(57)【要約】  セラミックコア、鋳造金属製ターボ機械部品などの成形体、及び、そのような成形体の製造方法が開示される。該成形体及び該製造方法は、内燃機関の製造方法及び性能を改善することを目的とする。【選択図】図１
2021531171.tif 000002
【特許請求の範囲】
【請求項１】
射出成形アセンブリーであって、（ｉ）付加的に製造された可溶性モノリシックポリマーモールド、（ｉｉ）任意により、該付加的に製造された可溶性モノリシックポリマーモールドを包む中間層、及び、（ｉｉｉ）任意により、該中間層を取り囲むアウターシェル、を含む射出成形アセンブリー。
【請求項２】
該付加的に製造された可溶性モノリシックポリマーモールドが、水又は有機溶媒に溶ける、請求項１の射出成形アセンブリー。
【請求項３】
該付加的に製造された可溶性モノリシックポリマーモールドが、溶解時に極小の膨張挙動を示す、請求項１の射出成形アセンブリー。
【請求項４】
該極小の膨張挙動が、約２００％未満、約１５０％未満、約１００％未満、約５０％未満、約２５％未満、及び約２０％未満からなる群より選ばれる量のポリマー体積の増加により特徴付けられる、請求項３の射出成形アセンブリー。
【請求項５】
該付加的に製造された可溶性モノリシックポリマーモールドが、中間成形体の特徴要素を形成するのに適する１つ又は２つ以上の特徴要素を含む、請求項１の射出成形アセンブリー。
【請求項６】
該中間成形体がタービンブレード又はタービンベーンを形成するのに適するセラミックコアであり、該１つ又は２つ以上の特徴要素がサイズにおいて約４００ミクロンのオーダーである、請求項５の射出成形アセンブリー。
【請求項７】
該セラミックコアが更に１つ又は２つ以上の可溶性インサート又は溶融性インサートを含む、請求項６の射出成形アセンブリー。
【請求項８】
該アウターシェルが従来法により製造される、請求項１の射出成形アセンブリー。
【請求項９】
該アウターシェルが付加的に製造される、請求項１の射出成形アセンブリー。
【請求項１０】
該中間層、該アウターシェル、又は該中間層と該アウターシェルとの両方が可溶性である、請求項１の射出成形アセンブリー。
【請求項１１】
請求項１の射出成形アセンブリーを用いて製造されるセラミックコア。
【請求項１２】
金属製のターボ機械部品を鋳造するために用いるのに適する、請求項１１のセラミックコア。
【請求項１３】
該金属製のターボ機械部品がタービンブレード又はタービンベーンである、請求項１２のセラミックコア。
【請求項１４】
アルミナ、ヒュームドシリカ、溶融シリカ、ケイ酸ジルコニウム、又はこれらの組み合わせを含む、請求項１１のセラミックコア。
【請求項１５】
単一壁のセラミックコア又は複数壁のセラミックコアから選ばれる、請求項１１のセラミックコア。
【請求項１６】
該セラミックコアを用いて鋳造される金属製のターボ機械部品の１つ又は２つ以上の冷却特徴要素を形成するのに適する１つ又は２つ以上の特徴要素を含む、請求項１１のセラミックコア。
【請求項１７】
該１つ又は２つ以上の特徴要素がサイズにおいて約１５０ミクロンと約５００ミクロンとの間のオーダーである、請求項１６のセラミックコア。
【請求項１８】
該１つ又は２つ以上の特徴要素がサイズにおいて約４００ミクロンのオーダーである、請求項１７のセラミックコア。
【請求項１９】
請求項１のセラミックコアを用いて製造されるタービンブレード。
【請求項２０】
単結晶超合金を含む、請求項１９のタービンブレード。
【請求項２１】
構造的特徴要素、冷却特徴要素、又はこれらの組み合わせから選ばれる１つ又は２つ以上の特徴要素を含む、請求項１９のタービンブレード。
【請求項２２】
該１つ又は２つ以上の特徴要素がサイズにおいて約５ミクロンと約５００ミクロンとの間のオーダーである、請求項２１のタービンブレード。
【請求項２３】
該１つ又は２つ以上の特徴要素がサイズにおいて約１０ミクロンと約４００ミクロンとの間のオーダーである、請求項２２のタービンブレード。
【請求項２４】
基体とエアフォイルとを含み、該エアフォイルが該１つ又は２つ以上の特徴要素を含む、請求項２１のタービンブレード。
【請求項２５】
該１つ又は２つ以上の冷却特徴要素がチャンネル、通路、空洞、フローチャンネル、孔、貯蔵所、入口、出口、階層的メッシュ、及びこれらの組み合わせからなる群より選ばれる、請求項２１のタービンブレード。
【請求項２６】
該１つ又は２つ以上の冷却特徴要素が冷却通路、冷却チャンネル及び冷却空洞からなる群より選ばれ、該冷却特徴要素が１つ又は２つ以上の乱気流発生特徴要素を含む、請求項２１のタービンブレード。
【請求項２７】
該１つまたは２つ以上の乱気流発生特徴要素が窪み、ピン、リッジ及びこれらの組み合わせからなる群より選ばれる、請求項２１のタービンブレード。
【請求項２８】
該冷却通路、該冷却チャンネル又は該冷却空洞が１つ又は２つ以上のピン配列の形の複数のピンを有する、請求項２８のタービンブレード。
【請求項２９】
該ピン配列が斜立したピン配列、交差したピン配列、又はこれらの組み合わせから選ばれる、請求項２８のタービンブレード。
【請求項３０】
該冷却特徴要素が、タービンブレードの吸込側壁から圧力側壁に及ぶ後縁空洞であり、該複数のピンの全部または一部が該空洞の中央平面又は壁に垂直でない、請求項２８のタービンブレード。
【請求項３１】
複数の衝突孔を有する、請求項１９のタービンブレード。
【請求項３２】
１平方インチ当たりの該衝突孔の数が約１００より多い、請求項３１のタービンブレード。
【請求項３３】
１平方インチ当たりの該衝突孔の数が約１５０と約５００，０００との間である、請求項３２のタービンブレード。
【請求項３４】
１平方インチ当たりの該衝突孔の数が約１５０と約１００，０００との間であることを特徴とする、請求項３３のタービンブレード。
【請求項３５】
該複数の衝突孔を構成する個々の衝突孔の中央線がタービンブレードの内壁の表面に対して角度を有し、該角度が約１度から約９０度、約１０度から約９０度、約３０度から約９０度、又は約６０度から約９０度、から選ばれる、請求項３１のタービンブレード。
【請求項３６】
該複数の衝突孔の全部または一部が、突起した特徴要素を有する、請求項２１のタービンブレード。
【請求項３７】
１つ又は２つ以上の交差孔又は１つ又は２つ以上の衝突孔を有する、請求項１９のタービンブレード。
【請求項３８】
該１つ又は２つ以上の交差孔又は該１つ又は２つ以上の衝突孔がタービンブレードの互いに隣接する空洞に対してそれぞれ異なる角度を有することにより特徴付けられる、請求項３７のタービンブレード。
【請求項３９】
複数の冷却孔を有し、該複数の冷却孔がタービンブレードの中に存在する内部冷却空洞及び内部冷却通路をタービンブレードの外部に連結する、請求項１９のタービンブレード。
【請求項４０】
該複数の冷却孔の全部又は一部が該タービンブレードの中のフィルム冷却用湾曲通路と連結している、請求項３９のタービンブレード。
【請求項４１】
従来のタービンブレードに比べて、該タービンブレードが１つ又は２つ以上の改善された特性を有し、該改善された特性が、改善された耐久性、改善された平均的ブレード冷却効率、メンテナンス頻度の低減、エアフォイル温度の低下、改善された熱転移冷却効率、及びこれらの組み合わせからなる群より選ばれる、請求項１９のタービンブレード。
【請求項４２】
該タービンブレードが従来のタービンブレードに比べて上昇したタービン入口温度を可能にする、請求項１９のタービンブレード。
【請求項４３】
該タービン入口温度の該上昇が、約１．０％より大きい上昇、約２．０％より大きい上昇、約３％より大きい上昇、約４％より大きい上昇、または約５％より大きい上昇、から選ばれる、請求項４２のタービンブレード。
【請求項４４】
該上昇したタービン温度が約１７００℃と約２２００℃との間にある、請求項４２のタービンブレード。
【請求項４５】
該上昇したタービン温度が約１９００℃と約２２００℃との間にある、請求項４４のタービンブレード。
【請求項４６】
該上昇したタービン入口温度が約１７００℃若しくはそれより大、約１７５０℃若しくはそれより大、約１８００℃若しくはそれより大、約１８５０℃若しくはそれより大、約１９００℃若しくはそれより大、約１９５０℃若しくはそれより大、約２０００℃若しくはそれより大、約２０５０℃若しくはそれより大、約２１００℃若しくはそれより大、約２１５０℃若しくはそれより大、又は約２２００℃若しくはそれより大、から選ばれる、請求項４４のタービンブレード。
【請求項４７】
少なくとも１つの請求項１９のタービンブレードを含むガスタービンエンジン。
【請求項４８】
従来のガスタービンエンジンに比べて、改善された熱効率、改善された燃料効率、又はこれらの組み合わせにより特徴付けられる、請求項４７のガスタービンエンジン。
【請求項４９】
約０．１％と約１％との間の燃料効率の改善により特徴付けられる、請求項４８のガスタービンエンジン。
【請求項５０】
分離されたセラミックグリーン体を製造するための方法であって、（ｉ）セラミックスラリーを提供し、（ｉｉ）流動性セラミックスラリーを、請求項１の射出成形アセンブリーの付加的に製造された可溶性モノリシックポリマーモールドに射出し、（ｉｉｉ）該セラミックスラリーを放置することにより固化させ、これによりセラミックグリーン体を得、そして（ｉｖ）該ポリマーモールドを溶解液によって溶解し、これにより分離されたセラミックグリーン体を得る、ことを含む方法。
【請求項５１】
該溶解液が水又は有機溶媒から選ばれる、請求項５０の方法。
【請求項５２】
該付加的に製造された可溶性ポリマーが、工程（ｖ）における溶解時に極小の膨張挙動を示す、請求項５０の方法。
【請求項５３】
該極小の膨張が、約２００％未満、約１５０％未満、約１００％未満、約５０％未満、約２５％未満、又は約２０％未満、から選ばれる量のポリマー体積の増加により特徴付けられる、請求項５２の方法。
【請求項５４】
該流動性セラミックスラリーが、（ｉ）固体粒子成分、（ｉｉ）キャリア相成分、（ｉｉｉ）任意により、気孔増加用成分、及び（ｉｖ）任意により、１つ又は２つ以上の添加剤、を含む、請求項５０の方法。
【請求項５５】
（ｖ）分離された該セラミックグリーン体からバインダーを除去し、これによりセラミックブラウン体を得、そして（ｖｉ）該セラミックブラウン体を焼結し、これによりセラミックコアを得る、という工程を更に含む、請求項５０の方法。
【請求項５６】
工程（ｖ）におけるバインダー除去が、溶媒によるバインダー除去、熱によるバインダー除去、又はこれらの組み合わせを含む、請求項５５の方法。
【請求項５７】
セラミックコアを製造するための方法であって、（ｉ）セラミックスラリーを提供し、（ｉｉ）該セラミックスラリーを、請求項１の射出成形アセンブリーの付加的に製造された可溶性モノリシックポリマーモールドに射出し、（ｉｉｉ）該セラミックスラリーを放置することにより固化させ、これによりセラミックグリーン体を得、（ｉｖ）該ポリマーモールドを溶解液によって溶解し、これにより分離されたセラミックグリーン体を得、（ｖ）分離された該セラミックグリーン体を更に加工し、これによりセラミックコアを得る、ことを含む方法。
【請求項５８】
工程（ｖ）における更なる加工が、分離された該セラミックグリーン体からバインダーを除去し、これにより分離されたセラミックブラウン体を得、該セラミックブラウン体を焼結し、これによりセラミックコアを得ることを含む、請求項５７の方法。
【請求項５９】
該バインダー除去が、溶媒によるバインダー除去、熱によるバインダー除去、又はこれらの組み合わせを含む、請求項１の方法。
【請求項６０】
該溶解液が水又は有機溶媒から選ばれる、請求項５７の方法。
【請求項６１】
該付加的に製造された可溶性モノリシックポリマーモールドが、工程（ｉｖ）における溶解時に極小の膨張挙動を示す、請求項５７の方法。
【請求項６２】
該極小の膨張が、約２００％未満、約１５０％未満、約１００％未満、約５０％未満、約２５％未満、又は約２０％未満、から選ばれる量のポリマー体積の増加により特徴付けられる、請求項６１の方法。
【請求項６３】
該方法が従来のインベストメント鋳造法の１つ又は２つ以上の工程を省くことができ、該工程がコア／ダイ アセンブリー、ワックス−オーバーモールディング、セラミック シェリング、又はこれらの組み合わせから選ばれる、請求項５０または５７の方法。
【請求項６４】
複数回反復され、約７０％より大きい収率によって特徴付けられる、請求項５０または５７の方法。
【請求項６５】
該収率が約７５％若しくはそれより大、約８０％若しくはそれより大、又は約８５％若しくはそれより大、から選ばれることによって特徴付けられる、請求項６４の方法。
【請求項６６】
タービンエアフォイルを製造するための方法であって、（ｉ）請求項１１のセラミックコアを提供し、（ｉｉ）溶融した金属を該セラミックコアに導入し、（ｉｉｉ）該溶融した金属を放置することにより冷却し、そして（ｉｖ）該セラミックコアを除去する、ことを含む方法。
【発明の詳細な説明】
【技術分野】
【０００１】
関連出願の相互参照
本出願は、２０１８年７月１８日に出願された米国特許仮出願第６２／６９９，７９７号、２０１８年７月３０日に出願された米国特許仮出願第６２／７１２，１１６号、２０１８年８月２日に出願された米国特許仮出願第６２／７１３，９２３号、２０１８年８月１７日に出願された米国特許仮出願第６２／７１９，２０９号、２０１８年８月１７日に出願された米国特許仮出願第６２／７１９，２８８号、及び２０１９年４月２５日に出願された米国特許仮出願第６２／８２９，７５６号に基づく優先権を主張する。これらの内容の全てが、参照により本明細書に組み込まれる。
【０００２】
本明細書において、ガスタービンエンジンなどの内燃機関の製造方法及び性能を改善することを目的とした、成形体と製造方法と（articles of manufacture and methods of manufacture）の両方が開示される。具体的には、改善された性能特性を有するタービンブレードなどの鋳造された金属製ターボ機械部品の製造に用いる複雑な内部形状を有するセラミックコアの効率的な製造のための、射出成形アセンブリー及び方法が開示される。
【背景技術】
【０００３】
内燃機関は、エネルギー産業及び航空宇宙産業において重要な役割を演じている。内燃機関の性能は、過去数十年間に著しく向上した。ターボ機械部品のための新規の材料や新規の冷却デザインの開発は、内燃機関の性能の向上にとって決定的に重要であり、内燃機関が上昇する温度において作動することを可能にするものである。たとえば、現代のガスタービンエンジンの運転温度は１５００℃と２０００℃との間にまで達し得る。
【０００４】
ガスタービンエンジンなどの内燃機関の製造方法と性能との両方を改善するとともに、関連するグリーンハウスガス放出量を削減することが、いまだ必要とされている。
【０００５】
具体的には、タービンブレードなどのターボ機械部品の製造方法、性能及びデザイン複雑性を改善することが、いまだ必要とされている。
【発明の概要】
【発明が解決しようとする課題】
【０００６】
本明細書において、内燃機関（具体的には航空宇宙産業部門やエネルギー産業部門で用いるガスタービンエンジン）の製造方法及び性能を改善することを目的とした、成形体、成形体の特徴要素（feature）、及び製造方法が開示される。
【課題を解決するための手段】
【０００７】
１つの態様においては、射出成形アセンブリーであって、（ｉ）付加的に製造された可溶性モノリシックポリマーモールド；（ｉｉ）任意により、該インナーモールドを包む中間層；及び、（ｉｉｉ）任意により、該中間層を取り囲むアウターシェル（outer shell）、を含む射出成形アセンブリーが開示される。射出成形アセンブリーが中間層、アウターシェル、又は中間層とアウターシェルとの両方を含むときは、付加的に製造された可溶性モノリシックポリマーモールドは、「インナーモールド」と称することもある。
【０００８】
１つの具体的な態様においては、付加的に製造された可溶性モノリシックポリマーモールドは、水又は有機溶媒に溶解する。１つの態様においては、付加的に製造された可溶性モノリシックポリマーモールドは、溶解時に極小の膨張挙動を示す。より具体的には、ポリマー体積の増加は、約２００％未満、約１５０％未満、約１００％未満、約５０％未満、約２５％未満、又は約２０％未満である。
【０００９】
１つの態様においては、付加的に製造された可溶性モノリシックポリマーモールドは、該モールドから製造される中間成形体（たとえば、セラミックコア）の特徴要素を形成するのに適する１つ又は２つ以上の特徴要素、具体的には、サイズにおいて約４００ミクロン又はそれより小のオーダーである特徴要素、を含む。
【００１０】
１つの態様においては、中間層、アウターシェル、又は中間層とアウターシェルとの両方は、従来法により製造される。別の１つの代替的態様においては、中間層とアウターシェルとは付加的に製造される。
【００１１】
別の１つの具体的な態様においては、中間層、アウターシェル、又は中間層とアウターシェルとの両方は可溶性である。
【００１２】
第２の態様においては、セラミックコアであって、本明細書に開示される射出成形アセンブリー、より具体的には、（ｉ）付加的に製造された可溶性モノリシックポリマーモールド；（ｉｉ）任意により、ポリマーモールドを包む中間層；及び、（ｉｉｉ）任意により、該中間層を取り囲むアウターシェル、を含む射出成形アセンブリー、を用いて製造されるセラミックコアが開示される。
【００１３】
１つの具体的な態様においては、セラミックコアは、金属製の成形体（たとえば、ターボ機械部品）を鋳造するのに適する。１つの態様においては、ターボ機械部品は、タービンブレード又はタービンベーンである。
【００１４】
１つの具体的な態様においては、セラミックコアは、アルミナ、ヒュームドシリカ、溶融シリカ、ケイ酸ジルコニウム、又はこれらの組み合わせを含む。
【００１５】
１つの態様においては、セラミックコアは、複数壁のセラミックコアである。
【００１６】
１つの態様においては、セラミックコアは、該セラミックコアを用いて鋳造される最終成形体（たとえば、タービンブレード又はタービンベーン）の１つ又は２つ以上の冷却特徴要素（cooling feature）を形成するのに適する１つ又は２つ以上の特徴要素を含む。
【００１７】
１つの態様においては、上記の１つ又は２つ以上の特徴要素は、サイズにおいて約１５０ミクロンから約５００ミクロンまでのオーダーである。一定の諸態様においては、セラミックコアは１つ又は２つ以上の特徴要素を含み、該特徴要素はサイズにおいて約１５０ミクロン若しくはそれより大、約２００ミクロン若しくはそれより大、約２５０ミクロン若しくはそれより大、約３５０ミクロン若しくはそれより大、約４００ミクロン若しくはそれより大、約４５０ミクロン若しくはそれより大、又は約５００ミクロン若しくはそれより大のオーダーである。１つの具体的な態様においては、セラミックコアは、サイズにおいて約４００ミクロン又はそれより小のオーダーの１つ又は２つ以上の特徴要素を含む。
【００１８】
第３の態様においては、本明細書に開示されるセラミックコア、より具体的には、本明細書に開示される射出成形アセンブリーを用いて製造されるセラミックコア、を用いて製造されるタービンブレードが開示される。
【００１９】
１つの態様においては、タービンブレードは、単結晶超合金を含む。
【００２０】
１つの態様においては、タービンブレードは、構造特徴要素、冷却特徴要素、又はこれらの組み合わせから選ばれる１つ又は２つ以上の特徴要素を含む。１つの具体的な態様においては、１つ又は２つ以上の特徴要素は、サイズにおいて約５ミクロンから約５００ミクロンまで、より具体的には、約１０ミクロンから約４００ミクロンまで、のオーダーである。
【００２１】
１つの態様においては、タービンブレードは、通路（passage）、チャンネル、空洞（cavity）、複合内部特徴要素、フローチャンネル、貯蔵所（reservoir）、入口（inlet）、出口（outlet）、及び階層的メッシュからなる群より選ばれる１つ又は２つ以上の冷却特徴要素を含む。
【００２２】
他の１つの具体的な態様においては、タービンブレードは、冷却通路（cooling passage）、冷却チャンネル又は冷却空洞（cooling cavity）から選ばれる１つ又は２つ以上の内部冷却特徴要素を含む。任意により、内部冷却特徴要素は、窪み（dimple）、リブ及びピンからなる群より選ばれる１つ又は２つ以上の乱気流発生要素（turbulating component）であってよい。
【００２３】
一定の諸態様においては、１つ又は２つ以上の乱気流発生要素は、ピン、より具体的には、１つ又は２つ以上のピン配列の形の複数のピンである。１つの具体的な態様においては、タービンブレードは、斜立したピン配列、交差したピン配列、又はこれらの両方を含む。
【００２４】
１つの特定の態様においては、ピンは、タービンブレード内の吸込側壁から圧力側壁に及んで存在している後縁空洞の全体に亘っており、該空洞の中央面又は壁に垂直でない１つ又は複数の角度で存在している。
【００２５】
他の１つの具体的な態様においては、タービンブレードは、１つ又は２つ以上の衝突孔、より具体的には、複数の衝突孔（impingement hole）を有する。１つの態様においては、１平方センチ当たりの衝突孔の数は、約１００より多い。特定の諸態様においては、１平方センチ当たりの衝突孔の数は、約１５０と約５００，０００との間、より具体的には、約１５０と約１００，０００との間である。
【００２６】
１つの態様においては、複数の衝突孔は、様々な角度で配列される。ある態様においては、複数の衝突孔を構成する個々の孔の中央線はタービンブレードの内壁の表面に対して角度を有し、該角度は約１度から約９０度、約１０度から約９０度、約３０度から約９０度、又は約６０度から約９０度、から選ばれる。
【００２７】
１つの態様においては、タービンブレードは複数の衝突孔を有し、該複数の衝突孔の全部又は一部は突起した特徴要素（positive feature）を有する。
【００２８】
１つの態様においては、タービンブレードは、１つ若しくは２つ以上の交差孔（crossover hole）、１つ若しくは２つ以上の衝突孔、又はこれらの両方を有し、いずれの場合においても、これらは隣接する空洞に対してそれぞれ異なる角度を有する。
【００２９】
別の１つの態様においては、タービンブレードは、内部冷却空洞及び内部冷却通路をエアフォイルの外部に連結する複数の冷却孔を有する。これらのフィルム冷却孔は、湾曲通路を有してよい。
【００３０】
１つの特定の態様においては、タービンブレードは従来のタービンブレードに比べて１つ又は２つ以上の改善された特性を有し、該改善された特性は、改善された耐久性、改善された平均的ブレード冷却効果、エアフォイル温度の低下、メンテナンス頻度の低減、及び改善された熱伝達冷却効果からなる群より選ばれる。
【００３１】
１つの態様においては、本明細書に開示されるタービンブレードは、従来のタービンブレードに比べて上昇したタービン入口温度を可能にする。１つの特定の態様においては、タービン入口温度の該上昇は、約１％より大きい上昇、約２％より大きい上昇、約３％より大きい上昇、約４％より大きい上昇、又は約５％より大きい上昇、である。１つの態様においては、タービンブレードは、タービン入口温度を、約１７００℃と約２０００℃との間、約１７００℃、約１８００℃、約１９００℃、約２０００℃、約２１００℃又は約２２００℃にすることができる。
【００３２】
第４の態様においては、ガスタービンエンジンアセンブリーを含むガスタービンエンジンであって、本明細書に開示される複数のタービンブレードを含むガスタービンエンジンが開示される。
【００３３】
１つの特定の態様においては、ガスタービンエンジンは、従来のガスタービンエンジンに比べて、改善された熱効率及び／又は改善された燃料効率により特徴付けられる。
【００３４】
１つの特定の態様においては、ガスタービンエンジンは、約０．１％と約１％との間の燃料効率の改善により特徴付けられる。
【００３５】
１つの特定の態様においては、ガスタービンエンジンは、従来のガスタービンエンジンと比べた場合のグリーンハウスガス放出量の削減により特徴付けられる。１つの特定の態様においては、グリーンハウスガス放出量の削減は、約０．１％と約１．０％との間である。
【００３６】
第４の態様においては、セラミックグリーン体を製造するための方法であって、（ｉ）セラミックスラリーを提供し；（ｉｉ）該流動性セラミックスラリーを、本明細書に開示される付加的に製造された可溶性モノリシックポリマーモールドに射出し、但し、ポリマーモールドは、任意により、本明細書に開示される射出成形アセンブリーの中に載置されており；（ｉｉｉ）該セラミックスラリーを放置することにより固化させ、これによりセラミックグリーン体を提供し；そして（ｉｖ）ポリマーモールドを溶解液によって溶解し、これにより分離されたセラミックグリーン体を得る、ことを含む方法、が開示される。
【００３７】
１つの特定の態様においては、上記の方法は、工程（ｉｉ）におけるポリマーモールドを付加的に製造する工程を更に含む。このような態様においては、上記の方法は、付加的に製造する工程と、従来法で製造する工程、即ち、射出成形の工程、とを組み合わせたものである。
【００３８】
１つの特定の態様においては、溶解液は水又は有機溶媒である。
【００３９】
別の１つの特定の態様においては、ポリマーモールドは、溶解時に極小の膨張挙動を示し、より具体的には、ポリマー体積の増加は、約２００％未満、約１５０％未満、約１００％未満、約５０％未満、約２５％未満、又は約２０％未満である。
【００４０】
１つの特定の態様においては、流動性セラミックスラリーは、固体粒子成分及びキャリア相成分を含む。任意により、流動性セラミックスラリーは、多孔性増加用成分、及び１つ又は２つ以上の添加剤を含む。
【００４１】
１つの特定の態様においては、上記の方法は、（ｖ）分離されたセラミックグリーン体からバインダーを除去し、これによりセラミックブラウン体を得、そして（ｖｉ）該セラミックブラウン体を焼結し、これによりセラミックコアを得る、という工程を更に含む。
【００４２】
１つの態様においては、工程（ｖ）におけるバインダー除去は、溶媒によるバインダー除去と熱によるバインダー除去とを含む。
【００４３】
第５の態様においては、セラミックコアを製造するための方法であって、（ｉ）セラミックスラリーを提供し；（ｉｉ）該セラミックスラリーを、本明細書に開示される付加的に製造された可溶性モノリシックポリマーモールドに射出し、但し、ポリマーモールドは、任意により、本明細書に開示される射出成形アセンブリーの中に載置されており；（ｉｉｉ）該セラミックスラリーを放置することにより固化させ、それによりセラミックグリーン体を得；（ｉｖ）ポリマーモールドを溶解液によって溶解し、これにより分離されたセラミックグリーン体を得；そして（ｖ）分離された該セラミックグリーン体を更に加工し、これによりセラミックコアを得る、ことを含む方法、が開示される。
【００４４】
１つの特定の態様においては、工程（ｖ）における更なる加工は、セラミックグリーン体からバインダーを除去し、これにより分離されたセラミックブラウン体を得、該セラミックブラウン体を焼結し、これによりセラミックコアを得ることを含む。１つの態様においては、バインダー除去は、溶媒によるバインダー除去、熱によるバインダー除去、又はこれらの組み合わせを含む。
【００４５】
１つの特定の態様においては、溶解液は水又は有機溶媒である。
【００４６】
別の１つの特定の態様においては、ポリマーモールドは、溶解時に極小の膨張挙動を示し、より具体的には、ポリマー体積の増加は、約２００％未満、約１５０％未満、約１００％未満、約５０％未満、約２５％未満、又は約２０％未満である。
【００４７】
１つの特定の態様においては、上記の方法は、工程（ｉｉ）におけるポリマーモールドを付加的に製造する工程を更に含む。このような態様においては、上記の方法は、付加的に製造する工程と、従来法で製造する工程、即ち、射出成形の工程、との組み合わせを含む。
【００４８】
１つの態様においては、本明細書に開示される方法は、従来のインベストメント鋳造法の１つ又は２つ以上の工程（たとえば、コア／ダイ アセンブリー、ワックスオーバーモールディング、及びセラミックシェリング）を省くことができる。
【００４９】
１つの特定の態様においては、上記の方法は、複数回反復される。１つの態様においては、反復される方法の収率は、約７０％より大、約７５％より大、約８０％より大、約８５％より大、又は約９０％より大である。
【００５０】
第５の態様においては、タービンエアフォイルを製造するための方法であって、（ｉ）本明細書に開示されるセラミックコアを提供し；（ｉｉ）溶融した金属を該セラミックコアの内部と周囲に導入し；（ｉｉｉ）該溶融した金属を放置することにより冷却し；（ｉｖ）該セラミックコアを除去する、ことを含む方法、が開示される。
【図面の簡単な説明】
【００５１】
【図１】本明細書に開示される、２つの部分を有する付加的に製造されたインナーモールド、中間層、及びアウターシェルを含む射出成形アセンブリーの１つの態様である。
【図２】本明細書に開示される、付加的に製造されたモノリシックインナーモールド、中間層、及びアウターシェルを含む射出成形アセンブリーの１つの態様である。
【図３】本明細書に開示されるタービンブレードの１つの態様である。
【図４】本明細書に開示されるタービンブレードの１つの態様である。
【図５】本明細書に開示されるセラミックコアの１つの態様である。
【図６Ａ】本明細書に開示される、付加的に製造されたコア／シェル モールドの１つの態様である。
【図６Ｂ】本明細書に開示される、付加的に製造されたコア／シェル モールドの１つの態様である。
【図７】本明細書に開示される、３次元形状の特徴要素により特徴付けられる、焼結したセラミックコアの１つの態様である。
【図８】本明細書に開示される、斜立したピン配列及び交差したピン配列を含むタービンブレードの１つの態様である。
【図９】本明細書に開示される、突起した特徴要素を有する衝突孔を有する前縁（lead edge）を含むタービンブレードの１つの態様である。
【図１０】本明細書に開示される、斜立した衝突孔を有するタービンブレードの１つの態様である。
【図１１】本明細書に開示される、フィルム冷却用の湾曲した孔を有するタービンブレードの１つの態様である。
【図１２】本明細書に開示される、衝突冷却メッシュを有するタービンブレードの１つの態様である。
【図１３】本明細書に開示されるセラミックコアの１つの態様である。
【発明を実施するための形態】
【００５２】
Ｉ．定義
本明細書において、「約」又は「近似的に」という用語は、通常、与えられた値又は範囲からのずれが２０％以内、好ましくは１０％以内、更に好ましくは５％以内を意味する。「約ｘ」という用語は、更に、ｘ自体を含む。
【００５３】
本明細書において、「付加的製造」（又は「３Ｄ−印刷」）とは、通常、１つ又は２つ以上の材料を積み上げ造形（build）することによって３次元形状の成分を製造し、これにより最終形状又は最終形状に近い物体を得ることにより特徴付けられる一群の過程を意味する。付加的製造は、製造過程において最初の形体から材料を除去する除去的製造と対比される。付加的製造のこの定義は、射出成形、押出し成形、吹込み成形、真空成形、圧縮成形などの他の従来の製造方法とも対比される。どのような好適な付加的製造技術も、本明細書に開示されるモールドを製造するために用いることができる。そのような付加的製造技術の非限定的な例として、材料押出し法（ＭＥ）、バインダー噴射法（ＢＪ）、材料噴射法（ＭＪ）、液槽重合法（ＶＰ）、粉末床融合法（ＰＢＦ）、ステレオリソグラフィー法（ＳＬＡ）、デジタルライトプロセッシング（ＤＬＰ）、シート積層法（ＳＬ）、及び指向性エネルギー堆積法（ＤＥＤ）を挙げることができる。
【００５４】
本明細書において「アルキル」という用語は、飽和又は不飽和の脂肪族基のラジカルを意味するものであって、例として、直鎖状のアルキル、アルケニル及びアルキニル基、鎖状のアルキル、アルケニル及びアルキニル基、シクロアルキル、シクロアルケニル及びシクロアルキニル（脂環式）基、アルキル置換されたシクロアルキル、シクロアルケニル及びシクロアルキニル基、並びに、シクロアルキル置換されたアルキル、アルケニル及びアルキニル基が挙げられる。明示しない限り、直鎖状又は分岐鎖状のアルキルは、骨格に３０個以下の炭素原子を有するものであり（たとえば、直鎖についてはＣ１−Ｃ３０、分岐鎖についてはＣ３−Ｃ３０）、より好ましくは、２０個以下の炭素原子を有するものである。同様に、シクロアルキルは、好ましくは、環構造の中に３〜１０個の炭素原子を有するものであり、より好ましくは、環構造の中に５個、６個又は７個の炭素原子を有するものである。
【００５５】
本明細書において「アルキルアリール」という用語は、アリール基（たとえば、芳香族基又は複素芳香族基）で置換されたアルキル基を意味する。
【００５６】
本明細書において「類似体」という用語は、別の化合物（参照化合物）と類似の構造を有するが特定の成分、官能基、原子などに関して異なる化合物を意味する。本明細書において、「誘導体」という用語は、親化合物から化学反応によって形成される化合物を意味する。類似体間の相違及び誘導体間の相違の非限定的な例として、環上の１又は２以上の官能基の１又は２以上の他の官能基への置き換え、及び、環上の１又は２以上の官能基を反応させることによる、１又は２以上の置換基の導入が挙げられる。
【００５７】
本明細書において「アルケニル」及び「アルキニル」という用語は、不飽和の脂肪族基であって、上記のアルキルと長さ及び可能な置換において類似するが、少なくとも１つの二重結合又は三重結合をそれぞれ含むものを意味する。
【００５８】
本明細書において「アリール」という用語は、５員、６員又は７員の芳香族、複素環式、融合芳香族、融合複素環式、二重芳香族、又は二重複素環式の環状構成体を意味するものであって、任意によりハロゲン、アルキル基、アルケニル基又はアルキニル基で置換されていてもよい。本明細書において広く定義される「Ａｒ」の例として、５員、６員又は７員の単環式芳香族基（０〜４個のヘテロ原子を含んでいてよい）が挙げられ、具体例として、ベンゼン、ピロール、フラン、チオフェン、イミダゾール、オキサゾール、チアゾール、トリアゾール、ピラゾール、ピリジン、ピラジン、ピリダジン、ピリミジンなどが挙げられる。環構造内にヘテロ原子を含むアリール基は、「アリール複素環」又は「複素芳香族」と称してもよい。芳香環は、環の１又は２以上の位置において本明細書に記載の置換基、たとえば、ハロゲン、アジド、アルキル、アラールキル、アルケニル、アルキニル、シクロアルキル、ヒドロキシル、アルコキシル、アミノ、ニトロ、スルフヒドリル、イミノ、アミド、ホスホネート、ホスフィネート、カルボニル、カルボキシル、シリル、エーテル、アルキルチオ、スルホニル、スルホンアミド、ケトン、アルデヒド、エステル、ヘテロシクリル、芳香族又は複素芳香族モイエティー（moiety）、−ＣＦ３、−ＣＮなどで置換されていてもよい。「Ａｒ」という用語はまた、２又は３以上の環を有する多重環式の環状構成体であって、２又は３以上の炭素が隣接する２つの環に共通であり（これらの環を「融合環」という）、環のうちの少なくとも１つが芳香族であって、他の環がたとえばシクロアルキル、シクロアルケニル、シクロアルキニル、アリール及び／又は複素環であるものを含む。複素環式の環の非限定的な例として、ベンゾイミダゾリル、ベンゾフラニル、ベンゾチオフラニル、ベンゾチオフェニル、ベンゾオキサゾリル、ベンゾオキサゾリニル、ベンゾチアゾリル、ベンゾトリアゾリル、ベンゾテトラゾリル、ベンゾイソオキサゾリル、ベンゾイソチアゾリル、ベンゾイミダゾリニル、カルバゾリル、４ａＨ−カルバゾリル、カルボリニル、クロマニル、クロメニル、シンノリニル、デカヒドロキノリニル、２Ｈ，６Ｈ−１，５，２−ジチアジニル、ジヒドロフロ［２，３ｂ］テトラヒドロフラン、フラニル、フラザニル、イミダゾリジニル、イミダゾリニル、イミダゾリル、１Ｈ−インダゾリル、インドレニル、インドリニル、インドリジニル、インドリル、３Ｈ−インドリル、イサチノイル、イソベンゾフラニル、イソクロマニル、イソインダゾリル、イソインドリニル、イソインドリル、イソキノリニル、イソチアゾリル、イソオキサゾリル、メチレンジオキシフェニル、モルホリニル、ナフチリジニル、オクタヒドロイソキノリニル、オキサジアゾリル、１，２，３−オキサジアゾリル、１，２，４−オキサジアゾリル、１，２，５−オキサジアゾリル、１，３，４−オキサジアゾリル、オキサゾリジニル、オキサゾリル、オキシインドリル、ピリミジニル、フェナントリジニル、フェナントロリニル、フェナジニル、フェノチアジニル、フェノキサチニル、フェノキサジニル、フタラジニル、ピペラジニル、ピペリジニル、ピペリドニル、４−ピペリドニル、ピペロニル、プテリジニル、プリニル、ピラニル、ピラジニル、ピラゾリジニル、ピラゾリニル、ピラゾリル、ピリダジニル、ピリドオキサゾール、ピリドイミダゾール、ピリドチアゾール、ピリジニル、ピリジル、ピリミジニル、ピロリジニル、ピロリニル、２Ｈ−ピロリル、ピロリル、キナゾリニル、キノリニル、４Ｈ−キノリジニル、キノキサリニル、キヌクリジニル、テトラヒドロフラニル、テトラヒドロイソキノリニル、テトラヒドロキノリニル、テトラゾリル、６Ｈ−１，２，５−チアジアジニル、１，２，３−チアジアゾリル、１，２，４−チアジアゾリル、１，２，５−チアジアゾリル、１，３，４−チアジアゾリル、チアントレニル、チアゾリル、チエニル、チエノチアゾリル、チエノオキサゾリル、チエノイミダゾリル、チオフェニル、及びキサンテニルが挙げられる。
【００５９】
本明細書において「アスペクト比」という用語は、物体における幅と高さとの比を意味する。たとえば、アスペクト比が３：１であるとは、物体において幅が高さの３倍であることを意味する。
【００６０】
本明細書において「生分解性」ポリマーという用語は、生理的条件又はエンドソーム条件の下で分解して巨大分子種、オリゴマー種及び／又はモノマー種になるポリマーを意味する。種々の好ましい態様においては、該ポリマー及びポリマー生分解副生物は、生体適合性である。生分解性ポリマーは、必ずしも加水分解可能ではなく、完全に分解するためには酵素反応を必要とするものでもよい。１つの態様においては、モールドの製造に用いる、本明細書に開示されるポリマー組成物は、生分解性である。別の１つの態様においては、モールドの製造に用いる、本明細書に開示されるポリマー組成物は、生分解性ではない。
【００６１】
本明細書において「鋳造」（casting）という用語は、溶融した又は流動性の材料を所望の形状を有する空ろなキャビティーを有するモールドに注ぎ込み、その後放置して固化することによって物体を製造する過程を意味する。固化された部分は、「鋳造物」として知られており、モールドから分離される。
【００６２】
本明細書において「触媒」又は「触媒中心」という用語は、化学反応の活性化エネルギーを低下させる分子種又はその成分であって、通常は化学反応によって分解も消費もされないものであり、再生されるもの又は再生可能であるものを意味する。触媒は、しばしば、化学反応の速さ又は収率を増加させるために用いられるものであり、これらの反応を実施する個人又は事業体に、大きな経済上、効率上及びエネルギー上の利点を与え得るものである。
【００６３】
本明細書において「セラミック」という用語は、通常、無機化合物、又は、非金属性の固形材料であって、主としてイオン結合又は共有結合によって保持される金属、非金属又は半金属原子を意味する。代表的なセラミックの例として、酸化物材料、窒化物材料、及びカーバイド材料が挙げられる。
【００６４】
本明細書において「セラミックコア」という用語は、鋳造されつつある部品の中に、鋳造過程の後では機械加工ができないほど小さいか又は複雑な空洞を形成するために、主として用いられるセラミック構造体を意味する。セラミックコアは、多様な種類のセラミック材料から製造することができる。そのようなセラミック材料の例として、溶融シリカ、ジルコニウム及び／又はアルミナを含む材料であって、通常はセラミック粉末とバインダーとの混合物の形であるものが挙げられる。ある態様においては、セラミックコアはコートされている。ある態様においては、セラミックコアは消失性セラミックコア（sacrificial ceramic core）である。
【００６５】
本明細書において「連鎖移動」という用語は、通常、連鎖重合の最中に起こり得る連鎖移動反応であって、活性の中心が、成長しつつある巨大分子又はオリゴマー分子から別の分子に、又は同じ分子の別の部位に移動して、それにより、該成長しつつある巨大分子又はオリゴマー分子の分子量を限定するものを意味する。
【００６６】
本明細書において「連鎖移動剤」（「制御剤」、「変性剤」又は「調整剤」ともいう）という用語は、成長しつつあるポリマー鎖（連鎖担体）のフリーラジカル部位と反応して該ポリマー鎖の更なる成長を阻止する化合物であって、該元のポリマー鎖を不活化して新たな成長鎖を生成することができるものを意味する。連鎖移動剤は、重合過程で形成されるポリマーの分子量分布に影響を与えることができ、また、ポリマーの物理的、機械的及び熱力学的挙動に影響を及ぼすことができる。連鎖移動剤は、連鎖移動反応をするのに十分な低い結合エネルギーを有する少なくとも１つの化学結合を含んでよく、連鎖移動活性は連鎖移動定数の形で報告されており、該定数は０．００１から２２０，０００超までに及んでよい。代表的な連鎖移動剤の非限定的な例として、ハロゲン含有化合物、芳香族炭化水素及びチオール（メルカプタン）が挙げられる。
【００６７】
本明細書において、オリゴマー化合物やポリマー化合物に関して単数形の「化合物」という語を用いる場合は、そのような混合物の場合を含むものである。本明細書において、変性されていないオリゴマー材料やポリマー材料を指すときは、任意の平均分子量を有するオリゴマー材料やポリマー材料を意味し得る。
【００６８】
本明細書において「冷却チャンネル」という用語は、通常、チャンネル又は通路であって、１つ又は２つ以上の冷却剤（気体又は液体）が流れて熱伝達を促進することができるものを意味する。
【００６９】
本明細書において「架橋」という用語は、２つの鎖の間の結合を意味する。架橋は、化学的な共有結合、鎖の絡み合いなどの物理化学的相互作用、分子鎖間水素結合、結晶化に見られるような鎖配列、ウレイドピリミジノン（ＵＰｙ）分子モイエティーが示す自己相補的水素結合のような超分子相互作用、イオン架橋又はイオノマー架橋、環動架橋（自由に動くことができる架橋）、１つの置換基の別の架橋相への分散及び／又は溶解によって形成される半相互貫入ネットワーク、多数の置換基の架橋によって形成される相互貫入ネットワークであって個々の置換基の間で全体が架橋されているネットワーク、液体結晶相互作用、又は他の架橋相互作用であってよい。架橋は、１つの鎖中のペンダント基と別の鎖の骨格との反応、又は、１つのペンダント基と別のペンダント基との反応によって形成してもよい。架橋は、異なる鎖の間に存在してもよいし、また、同一の鎖の中の異なる位置の間に存在してもよい。
【００７０】
本明細書において「硬化性」という用語は、強靭化又は高硬度化され得るモノマー材料、オリゴマー材料、ポリマー材料、又はそれらの組成物を意味し、典型的には、これらの中にあるポリマー鎖及び／又はオリゴマー鎖の架橋又は線状重合によって強靭化又は高硬度化され得るものである。
【００７１】
本明細書において「硬化する」という用語は、外部からの刺激（その非限定的な例として光、放射線、電子ビーム放射、熱、化学的添加剤（イオン性添加剤を含む）、及びこれらの組み合わせが挙げられる）を与えて架橋を誘導して材料の強靭化又は高硬度化をもたらす過程を意味する。ＵＶ硬化とは、光を用いて光硬化性ポリマーの性質を変える過程である。
【００７２】
本明細書において「クリープ（creep）」という用語は、一定の応力の下での且つ（典型的には）上昇する温度においての材料の経時的な変形を意味する。クリープは、材料の特性、曝露時間、曝露温度、及び加えられた応力（荷重）の関数である。ある状況の下では、変形は、材料が機能しなくなるほど大きいことがある。変形の速さは、クリープ速度と言い、クリープひずみと時間との関係を反映するものであって、一定の温度と応力との下で、材料の寸法の変化を正確に測定することによって求められる。クリープ限界（creep limit）とは、与えられた温度（たとえば、運転温度）において一定時間（たとえば数時間）、材料のクリープが設定量を越えることなく加えることができる最大の応力を意味する用語である。１つの特定の態様においては、本明細書に開示されるセラミックモールドのクリープ特性は、従来のセラミックモールドに比べて減少し、その減少率は、約０．１％〜約１０％、より具体的には、約０．１％若しくはそれより大、約０．５％若しくはそれより大、約１．０％若しくはそれより大、約３．０％若しくはそれより大、約５．０％若しくはそれより大、又は約８．０％若しくはそれより大である。
【００７３】
本明細書において「硬化」という用語は、材料が高硬度化する又は安定化する過程を意味するものであって、熱可塑性又は熱硬化性ポリマーが熱、湿気、触媒、電離放射線、酸若しくは塩基、酸化剤、光酸化還元剤、ＵＶ光、又は他の刺激の存在下で重合化反応を受けて直鎖状ポリマー、分岐状ポリマー、又は架橋ポリマーネットワークを形成する過程をも含むものである。
【００７４】
本明細書において「可溶性」という用語は、溶解することができる材料（たとえばモールド）について言うものであり、ここで、「溶解する」という用語は、溶質の溶液への推移を意味する。更に説明すれば、「溶解する」という用語は、粒子、イオン性の種、ポリマー、オリゴマー、分子、巨大分子、又は他の分子性成分の、異質な周囲の媒体（コロイド分散液、エマルション又は他の混合物が形成されているような液体環境を含む）への拡散又は分散をも意味する。
【００７５】
本明細書において「エンジン効率」という用語は、燃料に含まれるエネルギーの総量と、有効な仕事をするのに用いられたエネルギーの量との関係を意味する。燃焼温度は、ガスタービンエンジンの効率を決める１つの因子である。
【００７６】
本明細書において「排気ガス温度」という用語は、タービンを出る排気ガスの温度を意味する。排気ガス温度は、排気流の中に置いた熱電対によって測定され、フライトデッキの計器に華氏温度又は摂氏温度で表示される。
【００７７】
本明細書において「フィルム冷却」という用語は、圧縮機から出された抽出空気を用いたタービンブレードの冷却方法であって、該抽出空気をタービンブレードの内室に導き、その後、ブレードの壁の１つ又は２つ以上の小さい孔を介して排出することによって、ブレード外部表面に冷たい空気の層を形成し、これにより該表面を、燃焼器を出る熱い気体から保護するという冷却方法を意味する。
【００７８】
本明細書において「充填剤」という用語は、通常、ポリマー組成物に添加して費用を下げ、及び／又は、その性質を改善することができる材料（典型的には、粒子状の材料）を意味する。このような材料は、固体、液体又は気体の形であってよく、また、本来的に場所を占めて主に組成物製造費の低減のために用いられる増量充填剤であってもよく、また、機能的充填剤（その非限定的な例として、補強用充填剤、ゴム状充填剤及び繊維状充填剤が挙げられる）であってもよい。
【００７９】
本明細書において「フローチャンネル」という用語は、通常、微視的な大きさのチャンネルであって、１つ又は２つ以上の液体又は気体が貫通することができるものを意味する。
【００８０】
本明細書において「フリーラジカル開始剤」という用語は、通常、重合反応を開始するラジカルを生成することができる有機又は無機化合物を意味する。代表的な開始剤の非限定的な例として、過酸化物及びアゾ含有化合物が挙げられる。
【００８１】
本明細書において「フリーラジカル阻害剤」という用語は、通常、フリーラジカル重合反応の最中に添加することができる化合物であって、存在するラジカルと反応して該ラジカルを捕捉することができるものを意味する。このような捕捉事象は、ラジカル重合反応過程を阻害するように機能する。
【００８２】
本明細書において「ガスタービンエンジン」という用語は、連続燃焼機関又は内燃機関を意味する。航空機を推進したり駆動したりするために典型的に用いられる４種類のガスタービンエンジンとして、ターボファン、ターボプロップ、ターボシャフト、ターボジェット及びアンダクテッドファンが知られている。
【００８３】
本明細書において「ゲート」という用語は、材料がモールドのキャビティーに進入する位置を意味する。ゲートの種類として、たとえば、サブ、エッジ、ファン及びカシューが挙げられる。
【００８４】
本明細書において「ハロゲン」という用語は、フッ素、塩素、臭素又はヨウ素を意味する。
【００８５】
本明細書において「熱伝達」という用語は、温度の差による熱（熱エネルギー）の流れ、並びに、その結果として生ずる温度分布及び温度変化を意味する。
【００８６】
本明細書において「熱伝達率」という用語は、流体媒体と該流体が流れていく物体表面との間の対流熱伝達の量的特性（quantitative characteristic）を意味する。熱伝達は、局所的に測定することができる。
【００８７】
本明細書において「複素環」又は「複素環式」という用語は、３〜１０個（好ましくは５〜６個）の環上原子を有する単環式又は二重環式の環の炭素又は窒素によって結合している環状ラジカルであって、炭素原子と１〜４個のヘテロ原子とからなるものを意味する。各ヘテロ原子は、非過酸化酸素、硫黄及びＮ（Ｙ）からなる群より選ばれ、Ｙは、無いか、又は、Ｈ、Ｏ、（Ｃ１−Ｃ４）アルキル、フェニル又はベンジルである。環状ラジカルは、任意により１〜３個の二重結合を含んでよいし、任意により１又は２以上の置換基で置換されていてよい。
【００８８】
複素環式の環の非限定的な例として、ベンゾイミダゾリル、ベンゾフラニル、ベンゾチオフラニル、ベンゾチオフェニル、ベンゾオキサゾリル、ベンゾオキサゾリニル、ベンゾチアゾリル、ベンゾトリアゾリル、ベンゾテトラゾリル、ベンゾイソオキサゾリル、ベンゾイソチアゾリル、ベンゾイミダゾリニル、カルバゾリル、４ａＨ−カルバゾリル、カルボリニル、クロマニル、クロメニル、シンノリニル、デカヒドロキノリニル、２Ｈ，６Ｈ−１，５，２−ジチアジニル、ジヒドロフロ［２，３−ｂ］テトラヒドロフラン、フラニル、フラザニル、イミダゾリジニル、イミダゾリニル、イミダゾリル、１Ｈ−インダゾリル、インドレニル、インドリニル、インドリジニル、インドリル、３Ｈ−インドリル、イサチノイル、イソベンゾフラニル、イソクロマニル、イソインダゾリル、イソインドリニル、イソインドリル、イソキノリニル、イソチアゾリル、イソオキサゾリル、メチレンジオキシフェニル、モルホリニル、ナフチリジニル、オクタヒドロイソキノリニル、オキサジアゾリル、１，２，３−オキサジアゾリル、１，２，４−オキサジアゾリル、１，２，５−オキサジアゾリル、１，３，４−オキサジアゾリル、オキサゾリジニル、オキサゾリル、オキシインドリル、ピリミジニル、フェナントリジニル、フェナントロリニル、フェナジニル、フェノチアジニル、フェノキサチニル、フェノキサジニル、フタラジニル、ピペラジニル、ピペリジニル、ピペリドニル、４−ピペリドニル、ピペロニル、プテリジニル、プリニル、ピラニル、ピラジニル、ピラゾリジニル、ピラゾリニル、ピラゾリル、ピリダジニル、ピリドオキサゾール、ピリドイミダゾール、ピリドチアゾール、ピリジニル、ピリジル、ピリミジニル、ピロリジニル、ピロリニル、２Ｈ−ピロリル、ピロリル、キナゾリニル、キノリニル、４Ｈ−キノリジニル、キノキサリニル、キヌクリジニル、テトラヒドロフラニル、テトラヒドロイソキノリニル、テトラヒドロキノリニル、テトラゾリル、６Ｈ−１，２，５−チアジアジニル、１，２，３−チアジアゾリル、１，２，４−チアジアゾリル、１，２，５−チアジアゾリル、１，３，４−チアジアゾリル、チアントレニル、チアゾリル、チエニル、チエノチアゾリル、チエノオキサゾリル、チエノイミダゾリル、チオフェニル、及びキサンテニルが挙げられる。
【００８９】
本明細書において「複素アリール」という用語は、５個又は６個の環上原子を含む単環式芳香族環であって、炭素原子と１個、２個、３個又は４個のヘテロ原子とからなるものを意味するのであって、各ヘテロ原子は、非過酸化酸素、硫黄及びＮ（Ｙ）からなる群より選ばれ、ここで、Ｙは、無いか、又は、Ｈ、Ｏ、（Ｃ１−Ｃ８）アルキル、フェニル又はベンジルである。複素アリール基の非限定的な例として、フリル、イミダゾリル、トリアゾリル、トリアジニル、オキサゾイル、イソオキサゾイル、チアゾリル、イソチアゾイル、ピラゾリル、ピロリル、ピラジニル、テトラゾリル、ピリジル（又は、そのＮ−オキサイド）、チエニル、ピリミジニル（又は、そのＮ−オキサイド）、インドリル、イソキノリル（又は、そのＮ−オキサイド）、キノリル（又は、そのＮ−オキサイド）などが挙げられる。「複素アリール」という用語は、また、オルト融合二重環式複素環のラジカルであって融合前の環の原子に由来する約８〜１０個の環上原子を有するもの（特に、ベンゼンの誘導体、又は、ベンゼンにプロピレン、トリメチレン若しくはテトラメチレンジラジカルを融合させることによって誘導されるもの）をも意味する。複素アリールの例として、フリル、イミダゾリル、トリアゾリル、トリアジニル、オキサゾイル、イソオキサゾイル、チアゾリル、イソチアゾイル、ピラキソリル、ピロリル、ピラジニル、テトラゾリル、ピリジル（又は、そのＮ−オキサイド）、チエンチル、ピリミジニル（又は、そのＮ−オキサイド）、インドリル、イソキノリル（又は、そのＮ−オキサイド）、キノリル（又は、そのＮ−オキサイド）などが挙げられる。
【００９０】
本明細書において「衝突冷却」という用語は、衝突する流体の温度が衝突される表面の温度と異なるような冷却を意味する。本明細書に記載されるある態様においては、１つ又は２つ以上の衝突冷却方法が、タービンブレードの前縁、タービンブレードの翼弦中央部（mid-chord section）、又はタービンブレードの中の任意の位置で用いられる。
【００９１】
本明細書において「衝突距離」という用語は、衝突孔の出口から衝突ジェットの接触位置までの距離を意味する。
【００９２】
本明細書において「衝突ジェット」という用語は、円柱状の冷却空気流であって、衝突孔から流れ出て、衝突孔の出口と反対側のエアフォイル壁と接触するものを意味する。
【００９３】
本明細書において「射出成形」という用語は、流動可能な材料を、任意により圧力下で、キャビティーに射出することによって部品を製造するための製造過程を意味するものであって、通常、材料は、固化、冷却、高硬度化した後にキャビティーから取り出される。この過程は、多様な種類の材料（プラスチック、ファイバー、セラミック、粉末化した金属など）をバインダーであるポリマー、並びに、多孔性増加用成分、可塑剤、キャリア、結晶化エネルギー調整剤、及び離型促進剤（demolding facilitation agent）である付加的な添加剤とともに用いて、成形体を製造するために用いることができる。射出成形アセンブリーは、１つ又は２つ以上の構成要素を有してよい。構成要素の非限定的な例として、剛体であるアウターシェルと中空の内部キャビティーとからなるモールドが挙げられる。
【００９４】
本明細書において「インナーモールド」という用語は、射出成形アセンブリーの１つ又は２つ以上の構成要素に取り囲まれ又は取り巻かれたモールドを意味する。構成要素の非限定的な例として、中間層、及び、外層又はアウターシェルが挙げられる。
【００９５】
本明細書において「内部冷却」という用語は、タービンブレードの冷却方法であって、タービンブレードの内部構造を（主として）利用するものを意味する。
【００９６】
本明細書において「内部冷却チャンネル」という用語は、タービンブレードの内部に根のように埋め込まれて前縁から後縁へ向かう冷却チャンネルを意味する。冷却チャンネルは、その設計上の考慮事項に依存して、単一の通路又は複数の通路となるチャンネルとして形成してよい。これらの内部冷却チャンネルは、タービンブレードのエアフォイル部又はプラットフォーム部にあってよい。
【００９７】
本明細書において「内燃機関」という用語は、熱機関であって、燃料の燃焼が、作動流体の流れ回路の一体的一部分である燃焼室の中で酸化剤（通常は、空気）の存在下で起こるものを意味する。内燃機関は、航空宇宙、自動車、及びエネルギーの部門を含む様々な産業部門において用いられている。
【００９８】
本明細書において「インベストメント鋳造法」（「ロストワックス成形」又は「精密鋳造」ともいう）という用語は、破壊可能なコアを用いて部品を鋳造する過程であって、材料（たとえば、金属）を該破壊可能なコアの回りに鋳造するものを意味する。一旦材料が冷却した後に、破壊可能なコアは、鋳造された部品から除去され、鋳造された部品の内部に、破壊可能なコアの形状に対する反転形状を有する空洞を残す。破壊可能な又は除去可能なコアの形状は、普通、該空洞の形状のネガと称される。インベストメント鋳造のための破壊可能なコアを製造するために用いられる材料の１つは、セラミック材料である。
【００９９】
本明細書において「アイオノマー種」という用語は、通常、イオン性の繰り返し単位を含むポリマー材料を意味する。
【０１００】
本明細書において広く用いられる「噴射可能」という用語は、通常、３次元インクジェット印刷に用いられる硬化性組成物などの、インクジェット印刷過程に用いられる硬化性組成物の適合性を意味する。
【０１０１】
本明細書において「前縁」という用語は、通常、タービンブレードの前部又は鼻部を意味する。
【０１０２】
本明細書において、「平均粒子サイズ」という用語は、通常、粒子の集団の統計学的な平均粒子サイズ（直径）を意味する。実質的に球状の粒子の直径は、物理学的又は流体力学的直径を意味してもよい。球状でない粒子の直径は、優先的に、流体力学的直径を意味してもよい。本明細書において、球状でない粒子の直径は、粒子の表面上の２点の間の直線距離の最大値を意味してもよい。平均粒子サイズは、当分野において知られている方法、たとえば動的光散乱法、によって測定することができる。
【０１０３】
本明細書において「モールド」という用語は、加工器具であって、該加工器具に流動可能な材料を射出してその中で固定した形状を形成するものを意味する。
【０１０４】
本明細書において「成形条件」という用語は、要求される成形体を得るために成形機に設定される、シリンダー温度、射出速度、モールド温度、射出圧力などの条件を意味する。
【０１０５】
本明細書において「モノリシック」という用語は、単一の纏まり又は単一部分のみからなる物体を意味する。
【０１０６】
本明細書において「ネットワーク」という用語は、架橋によって相互に結合したオリゴマー鎖及び／又はポリマー鎖を有する実体を意味するものであり、３次元的に架橋しているものを含む。
【０１０７】
本明細書において「有機金属」という用語は、化合物、塩、材料又は分子であって、「金属」成分と「有機」成分との両方を含むというハイブリッドの特徴を有するものを意味する。金属成分と有機成分との結合の性質については、限定はない。ここで「金属」とは、周期律表の炭素以外の任意の元素として定義される。また、ここで「有機」とは、炭素含有を意味し、少なくとも１つの炭素原子を含む任意の基、断片、分子又は材料であってよい。
【０１０８】
「オルト」、「メタ」及び「パラ」という用語は、それぞれ、１，２−、１，３−、及び１，４−の２箇所で置換されているベンゼンを意味する。たとえば、１，２−ジメチルベンゼンという名称とオルトジメチルベンゼンという名称とは、同一の意味である。
【０１０９】
本明細書において「光開始剤」という用語は、通常、光の吸収により光反応を受ける化合物であって、該光反応により、重合反応を開始することができる反応性を有する種（ラジカル、カチオンなど）を生成する化合物を意味する。代表的な光開始剤の例として、ラジカル光開始剤及びカチオン光開始剤が挙げられる。
【０１１０】
本明細書において「可塑剤」という用語は、通常、転移温度（たとえば、ガラス転移温度）を下げるために、及び／又は、ポリマーを主体とする材料の粘度を下げるために、ポリマー鎖間に介在することができる化合物（添加剤）を意味する。代表的な可塑剤の例として、フタレート類、ジカーボネート類、ホスフェート類、及び脂肪酸エステル類のような材料類が挙げられる。
【０１１１】
本明細書において「ポリマー」という用語は、互いに結合した多数の類似の単位から、主として又は完全に構成される分子構造を有する物質を意味する。ポリマーの例として、可塑剤や樹脂として用いられる多数の合成有機材料が挙げられる。
【０１１２】
本明細書において「プレポリマー」という用語は、ネットワークを形成するための架橋を経ていないオリゴマー鎖又はポリマー鎖を意味する。
【０１１３】
本明細書において「剛性」という用語は、固体が変形に抵抗する傾向を意味する。「可撓性のある（compliant）」という用語は、力学においては、剛性と反対の意味である。
【０１１４】
本明細書において「ゴム」又は「エラストマー」という用語は、架橋されたネットワークポリマーを意味する。このポリマーは、「ゴム領域」の範囲内と規定される温度において変形に応答してエラストマー的挙動を示してよい。
【０１１５】
本明細書において「ランナー」という用語は、典型的にはモールド器具の内部に在り又はその一部であり、溶融した材料をモールド器具の中のキャビティー部分に導くスプルーと連絡するチャンネルのシステムを意味する。
【０１１６】
本明細書において「消失性モールド」（sacrificial mold）という用語は、通常、他の成形体を形成する過程において犠牲となって除去されたり破壊されたりするために形成される形状パターンを意味する。消失性ポリマー材料の例として、燃え尽きる材料、溶媒可溶材料、及び溶媒分解性材料が挙げられる。消失性ポリマー材料は、他の成形体の製造に用いられるネガ、ポジ、又はその他の像に形成することができる。
【０１１７】
本明細書において「単結晶合金」という用語は、通常、金属の混合物であって、全体が実質的に単一の粒（即ち、１つの連続的結晶）を形成するように加工（固化）され得るものを意味する。
【０１１８】
本明細書において「焼結」という用語は、粉末材料が加熱によって（通常、更に圧縮によって）液化することなく固体又は多孔性の塊になる過程を意味する。
【０１１９】
本明細書において「溶媒分解性」という用語は、一定の触媒（有機溶媒、水、水性溶媒など）の存在下、化学的環境下、又は一定の反応条件下で１つ又は２つ以上の化学反応を受けるポリマーであって、該化学反応によりイオン結合、共有結合及び／又は水素結合が開裂し、最終的に完全な又は部分的なポリマー分解を生じるものを意味する。「水分解性」ポリマーは、溶媒分解性ポリマーの１種であって、水又は水性溶媒の存在下で１つ又は２つ以上の化学反応を受け、イオン結合、共有結合及び／又は水素結合が開裂し、最終的に完全な又は部分的なポリマー分解を生じる。
【０１２０】
本明細書において「溶媒可溶」という用語は、普通の有機溶媒の存在下で溶解、分解、分散及び／又は膨張をすることができるポリマーを意味する。「水溶性」ポリマーは、溶媒可溶性ポリマーの１種であって、水及び／又は水性溶媒の存在下で溶解、分解、分散及び／又は膨張をすることができる。
【０１２１】
本明細書において「スプルー」という用語は、溶融している材料を射出成形機のノズルから射出用モールド器具全体の入口地点に導くチャンネルを意味する。
【０１２２】
本明細書において「ステレオリソグラフィー」という用語は、通常、３次元印刷技術の１形態であって、たとえば、典型的には好適な組成物の光重合反応を用いて、層を積み重ねる方式で、模型、原型、パターン、モールド、ダイ、製造物の部品又は構成要素などの製造に用いられる技術を意味する。
【０１２３】
本明細書において「置換されている」という用語は、当該官能基が１又は２以上の置換基を自分自身に結合していることを意味する。置換基の非限定的な例として、水素、ハロゲン、シアノ、アルコキシル、アルキル、アルケニル、シクロアルキル、シクロアルケニル、アリール、ヘテロシクロアルキル、ヘテロアリール、アミン、ヒドロキシル、オキソ、ホルミル、アシル、カルボン酸（−ＣＯＯＨ）、−Ｃ（Ｏ）Ｒ’、−Ｃ（Ｏ）ＯＲ’、カルボキシレート（−ＣＯＯ−）、１級アミド（たとえば、−ＣＯＮＨ２）、２級アミド（たとえば、−ＣＯＮＨＲ’）、−Ｃ（Ｏ）ＮＲ’Ｒ’’、−ＮＲ’Ｒ’’、−ＮＲ’Ｓ（Ｏ）２Ｒ’’、−ＮＲ’Ｃ（Ｏ）Ｒ’’、−Ｓ（Ｏ）２Ｒ’’、−ＳＲ’、−Ｓ（Ｏ）２ＮＲ’Ｒ’’、スルフィニル基（たとえば、−ＳＯＲ’）、及びスルホニル基（たとえば、−ＳＯＯＲ’）が挙げられる。但し、上記の例において、Ｒ’とＲ’’とはそれぞれ独立に水素、アルキル、アルケニル、アルキニル、シクロアルキル、アリール、ヘテロシクロアルキル又はヘテロアリールであってよく、Ｒ’とＲ’’とは任意によりそれぞれ独立にハロゲン、ヒドロキシル、オキソ、シアノ、ニトロ、アミノ、アルキルアミノ、ジアルキルアミノ、アルキル（任意により１又は２以上のハロゲン、アルコキシ又はアリールオキシで置換されていてもよい）、アリール（任意により１又は２以上のハロゲン、アルコキシ、アルキル又はトリハロアルキルで置換されていてもよい）、ヘテロシクロアルキル（任意によりアリール、ヘテロアリール、オキソ又はアルキル（任意によりヒドロキシルで置換されていてもよい）で置換されていてもよい）、シクロアルキル（任意によりヒドロキシルで置換されていてもよい）、ヘテロアリール（任意により１又は２以上のハロゲン、アルコキシ、アルキル又はトリハロアルキルで置換されていてもよい）、ハロアルキル、ヒドロキシアルキル、カルボキシ、アルコキシ、アリールオキシ、アルコキシカルボニル、アミノカルボニル、アルキルアミノカルボニル、及びジアルキルアミノカルボニル、並びにこれらの組み合わせからなる群より選ばれる１又は２以上の置換基で置換されていてもよい。或る場合には、「置換されている」という用語は、炭素鎖（たとえば、アルキル、アルケニル、シクロアルキル、シクロアルケニル又はアリール基）中の、ヘテロ原子（たとえば、窒素又は酸素であるが、これらに限らない）に置換され得る１又は２以上の炭素原子の１箇所又は２箇所以上の置換を意味することもある。
【０１２４】
本明細書において「超分子」という用語は、通常、複数の分子成分の１つ又は複数の集まりであって、該成分が典型的には弱い、しばしば可逆な力（その非限定的な例として分子間力、水素結合、金属配位、疎水力、ファンデルワールス力、π−π相互作用、及び静電効果が挙げられる）を介して集められているものを意味する。
【０１２５】
本明細書において「膨張」という用語は、通常、架橋ポリマーが、溶媒中に置かれたときに、溶媒に溶解することなく、溶媒の少なくとも一部を吸収する能力を意味する。膨張は、溶媒が架橋ポリマーネットワークに貫入する能力から生ずる。
【０１２６】
本明細書において「熱可塑性」という用語は、巨大分子構造において直鎖状又は少し分岐状であるポリマーであって、共有結合によっては架橋していないものを意味する。
【０１２７】
本明細書において「熱硬化性」又は「熱硬化した」という用語は、架橋ポリマーであって、モノマー、オリゴマー又はポリマー前駆体から形成される共有結合性、超分子性、又はその他の架橋を有するポリマーを意味する。
【０１２８】
本明細書において「チップ」という用語は、タービンブレード又はベーンの最も外側の部分を意味する。
【０１２９】
本明細書において「後縁（trail edge）」という用語は、タービンブレードの後方又は尾部である後縁を意味する。
【０１３０】
本明細書において「器具」又「加工器具」という用語は、モールド、ダイ又は他の装置であって、様々な製造過程（たとえば可塑的射出成形、ニッケル補強、熱形成、吹込み成形、真空鋳造、ダイ鋳造、シート金属押し、水力形成、鍛造、複合積上げ加工、機械加工、アセンブリー固定など）に用いられる装置を意味する。
【０１３１】
本明細書において「タービンブレード」という用語は、ガスタービン又は蒸気タービンのタービン部分を構成する個々の要素を意味する。タービンブレードは回転していても静止していてもよい。静止しているブレードは、「ベーン」とも称される。ブレードは、燃焼器によって製造される高温高圧のガスからエネルギーを抽出することを担当する。ブレードは、また、燃焼器によって製造される高温高圧のガスの流れの方向を決めたり、該流れを促進したりすることを担当する。
【０１３２】
本明細書において「乱気流発生ピン」又は「ピン」という用語は、タービンブレードの熱交換チャンネル（たとえば、内部冷却チャンネル）に存在するピンを意味する。
【０１３３】
本明細書において「乱気流発生リブ」又は「リブ」という用語は、タービンブレードの熱交換チャンネル（たとえば、内部冷却チャンネル）に存在するリブを意味する。
【０１３４】
本明細書において「タービン入口温度」又は「ＴＩＴ」という用語は、燃焼室排気ガスのタービンユニットに入るときの温度を意味する。ガスタービンの熱効率及び出力は、タービン入口温度を上げることによって向上する。
【０１３５】
本明細書において「粘弾性」という用語は、変形を受けるときに粘性と弾性との両方の特徴を示す材料の性質を意味する。
【０１３６】
本明細書において「粘度」という用語は、流れることに対する物質（典型的には、液体）の抵抗を意味する。粘度は、剪断力の概念と関係する。粘度は、流体の異なる層が、互いに抗して移動する際に、互いに又は他の表面に対して剪断力を発揮することによる結果であると理解され得る。粘度には、いくつかの尺度がある。粘度の単位は、Ｎｓ／ｍ２であり、パスカル−秒（Ｐａ−ｓ）として知られている。粘度は、「動」的でもよいし、「絶対」的でもよい。動粘度は、運動量が流体中を移動する速さの尺度であり、ストークス（Ｓｔ）を単位として測定される。動粘度は、重力の影響下での流体の流れにくさ（resistive flow）の尺度である。体積が等しく粘度が異なる２つの流体を同型の毛細管粘度計の中に置き、重力の下で流れるようにすると、粘度の高い方の流体は、粘度の低い方の流体に比べて、毛細管を流れるのに時間を要する。もし、たとえば、第１の流体が流れを完了するのに２００秒かかり、第２の流体が流れを完了するのに４００秒かかるとすれば、第２の流体は動的粘度の尺度において第１の流体の２倍の粘性を有するという。動粘度の単位は、（長さ）２／時間  である。普通、動粘度は、センチストークス（ｃＳｔ）で表される。動粘度のＳＩ単位は、ｍｍ２／ｓ  であり、１  ｃＳｔ  に等しい。「絶対粘度」は、「粘度」又は「単純粘度」とも呼ばれることがあり、動粘度と流体密度との積である。絶対粘度は、センチポイズ（ｃＰ）を単位として表される。絶対粘度のＳＩ単位は、ミリパスカル−秒（ｍＰａ−ｓ）であり、１  ｃＰ  ＝  １  ｍＰａ−ｓ  である。粘度は、たとえば粘度計を与えられた１つの剪断速度で用いることにより、測定することができる。
【０１３７】
なお、粘度は、たとえば粘度計を与えられた複数の剪断速度で用いることにより、測定することもできる。「ゼロ剪断」粘度は、粘度対剪断速度のプロットにおいて４つの最高の剪断点に最もよく適合する直線を作り、粘度をゼロ剪断速度の位置まで直線的に外挿することによって外挿することができる。また、ニュートン流体に対しては、複数の剪断速度における粘度の値の平均をとることによって決定することができる。粘度はまた、マイクロ流体粘度計を単一又は複数の剪断速度（流速ともいう）で用いて測定することもでき、絶対粘度は、液体が経路を流れる際の圧力の変化に由来する。粘度は、「剪断応力／剪断速度」に等しい。マイクロ流体粘度計を用いて測定される粘度は、いくつかの態様においては、ゼロ剪断粘度（たとえば、コーン プレート粘度計を用いて複数の剪断速度において測定した粘度から外挿することによって得られるゼロ剪断粘度）と、直接比較され得る。
【０１３８】
数値範囲の例として、温度の範囲、圧力の範囲、分子量の範囲、整数の範囲、力の値の範囲、時間の範囲、厚さの範囲、及びガスの流速の範囲が挙げられる。本明細書に開示される範囲は、その範囲から合理的に教示され得る個々の可能な任意の数値や、その範囲に含まれる部分範囲及びその組み合わせを開示するものである。たとえば、１つの温度範囲の開示は、その温度範囲から教示され得る、本明細書の記載と矛盾しない、個々の可能な温度の値を意味するものと意図されている。別の例を挙げると、アニーリング工程は約５分〜３０分の範囲内の時間にわたり行なうことができる旨の開示は、また、約５、６、７、８、９、１０、１１、１２、１３、１４、１５、１６、１７、１８、１９、２０、２１、２２、２３、２４、２５、２６、２７、２８、２９及び３０分の中から独立的に選択することができる時間の値、これらの数値の間の任意の範囲（たとえば、１０分〜２０分）、並びに、これらの時間の値の間の範囲の任意の可能な組み合わせを意味することもできる。
【０１３９】
ＩＩ．射出成形アセンブリー
本明細書において、本明細書に記載される方法により製造される成形体の製造を直接的にも間接的にも可能にする射出成形アセンブリーが開示される。
【０１４０】
１つの特定の態様においては、射出成形アセンブリーは、成形体（たとえば、セラミックコア）の直接的な製造を可能にする。１つの態様においては、射出成形アセンブリーから直接的に製造される成形体は、第２又は最終的な成形体を製造するために用いられる。この態様においては、射出成形アセンブリーから直接的に製造される成形体は、中間成形体と称する。
【０１４１】
別の特定の態様においては、射出成形アセンブリーは、本明細書に開示される射出成形アセンブリーを用いて製造される中間成形体（たとえば、セラミックコア）を経由することによる、成形体（たとえば、タービンブレード）の間接的な製造を可能にする。
【０１４２】
１つの態様においては、射出成形アセンブリーであって、（１）可溶性であってよいモールド、（２）任意により、該インナーモールドを包む、可撓性、粘弾性又は剛性のある中間層、但し、該中間層は、任意により該インナーモールドと分離されており、また、任意により可溶性である、及び（３）任意により、該中間層を取り囲む、可撓性、粘弾性又は剛性のあるアウターシェル、但し、該アウターシェルは任意により可溶性である、を含む射出成形アセンブリーが開示される。
【０１４３】
１つの特定の態様においては、射出成形アセンブリーは、（１）インナーモールド、（２）該インナーモールドを包む、可撓性、粘弾性又は剛性のある中間層、但し、該中間層は、任意により該インナーモールドと分離されている、及び（３）該中間層を取り囲む、可撓性、粘弾性又は剛性のあるアウターシェルを含む。ただし、成分（１）〜（３）は、任意により可溶性である。
【０１４４】
ある態様においては、射出成形アセンブリーは、射出成形機の中に載置されている。
【０１４５】
１つの特定の態様においては、モールド（たとえば、インナーモールド）は、可溶性であること、付加的に製造されていること、及びモノリシックであることのうちの１つ又は２以上の特徴を有するポリマーモールドである。１つの態様においては、インナーモールドは、付加的に製造された可溶性モノリシックポリマーモールドである。
【０１４６】
１つの態様においては、モールドは、２つの部分を有するモールド、又はモノリシックな（１つの部分のみを有する）モールドであり、たとえば、２つの部分を有するインナーモールド、又はモノリシックなインナーモールドである。
【０１４７】
１つの特定の態様においては、モールドは、ポリマー材料又はコポリマー材料を用いた付加的製造により製造されるモノリシックなモールドである。
【０１４８】
１つの態様においては、モールドは、射出成形又は鋳造に適する内部キャビティーを有する。１つの特定の態様においては、モールドは、該モールドから製造され得る最終成形体（たとえば、タービンブレード）のネガティブレプリカである内部キャビティーを有し、その一方、モールドの外側は、本明細書に開示される成形アセンブリーの容易な組立て及び分解に適する一般的な形状である。１つの特定の態様においては、インナーモールドはモノリシックなモールドである。
【０１４９】
通常、モールドから製造される成形体（たとえば、セラミックコア）の内部構造は、モールドの特徴要素によって形成される。１つの特定の態様においては、モールドは複数壁のセラミックモールドである。
【０１５０】
１つの態様においては、モールドは、該モールドから間接的に、即ち、中間成形体（たとえば、セラミックコア）を経由して、製造される最終成形体（たとえば、タービンブレード）における空洞、複合内部特徴要素、フローチャンネル、貯蔵所、入口、出口、階層的メッシュ、若しくは他の構造、又はこれらの組み合わせを形成するのに適する１つ又は２つ以上の特徴要素を含む。１つの特定の態様においては、可溶性のモールドは、相互貫入ネットワーク又は半相互貫入ネットワークから選ばれる構造ネットワークを含むモールドである。
【０１５１】
これらの特徴要素の各々の数は、これらから間接的に製造される最終成形体の内部構造の具体的な形状に依存する。１つの特定の態様においては、モールドは、２つ若しくはそれより多い、３つ若しくはそれより多い、４つ若しくはそれより多い、５つ若しくはそれより多い、又は６つ若しくはそれより多い、特徴要素を含む。１つの態様においては、モールドは複数の特徴要素を含み、内部特徴要素は互いに分離されている。ある態様においては、該１つ又は２つ以上の特徴要素は、モールドと一体化している。
【０１５２】
１つの態様においては、モールドは、中間成形体（たとえば、セラミックコア）の１つ又は２つ以上の特徴要素を製造するのに好適であって、該１つ又は２つ以上の特徴要素のサイズが約１ｎｍから約１０ｍ、より具体的には約５００ｎｍから約１ｍ、より具体的には約１ミクロンから約１ｃｍ、より具体的には約５ミクロンから約５００ミクロン、より具体的には約１０ミクロンから約４００ミクロン、又はこれらの具体的な寸法の任意の組み合わせである。
【０１５３】
１つの特定の態様においては、モールドは、中間成形体（たとえば、セラミックコア）の、スロット、孔、ピンフィン又はこれらの組み合わせから選ばれる１つ又は２つ以上の特徴要素を形成するのに適しており、該１つ又は２つ以上の特徴要素は約１５０ミクロンから約２０００ミクロンまでのオーダーにある。具体的には、モールドは、セラミックコアの特徴要素（コア特徴要素）であって、オーダーが約１５０ミクロン若しくはそれより大、約２００ミクロン若しくはそれより大、約２５０ミクロン若しくはそれより大、約３５０ミクロン若しくはそれより大、約４００ミクロン若しくはそれより大、約４５０ミクロン若しくはそれより大、又は約５００ミクロン若しくはそれより大であるものを形成するのに適する１つ又は２つ以上の特徴要素を含む。
【０１５４】
１つの特定の態様においては、モールドは、１つ又は２つ以上の可溶性又は溶融性のインサート又はパターンを含む。１つの態様においては、これらの可溶性又は溶融性のインサート又はパターンは、射出の前にインナーモールドに挿入される。
【０１５５】
１つの態様においては、可溶性又は溶融性のインサート又はパターンは、デジタルライトプロセッシング、ステレオリソグラフィー技術、インクジェット印刷、又は熱溶解積層法の直接描画を用いて付加的に製造される。別の１つの態様においては、これらのインサート又はパターンは、従来の製造技術（その非限定的な例として、射出成形が挙げられる）を用いて製造される。１つの特定の態様においては、インサート又はパターンは、混合された技術によって製造される。
【０１５６】
１つの態様においては、可溶性のモールドは、１つ又は２つ以上のロッド（たとえば、セラミックロッド、溶融石英ロッド）を該可溶性のモールドに挿入して中間成形体（セラミックコア）と一体化することを可能にする１つ又は２つ以上の孔を有する。該１つ又は２つ以上の孔の形状は多様であってよく、たとえば、孔の断面は、円形、管状、卵形（ovular）、正方形、長方形、三角形、台形、又は多角形であってよい。ある態様においては、孔の断面の幅及び長さの最小値・最大値は、約１００ｎｍと１ｍとの間、５００ｎｍと１００ｃｍとの間、１ミクロンと１ｃｍとの間、２００ミクロンと１０ｍｍとの間、又はこれらの任意の組み合わせの範囲にある。
【０１５７】
１つの特定の態様においては、モールドは、内部キャビティーと連結した外側キャビティーとを有するコア／シェル モールドである。ある態様においては、コア／シェル モールドは、最終成形体（エアフォイル外側）にプラットフォーム部、エンジェルウィング部、ダブテール部、シャンク（shank）部、及びファーツリー（fir tree）部から選ばれる特徴要素を形成するのに適する。
【０１５８】
１つの特定の態様においては、射出成形アセンブリーは、２つ又はそれより多くのセラミックコアを同時に製造することを可能にする。別の１つの特定の態様においては、射出成形アセンブリーは、３つ若しくはそれより多くの、４つ若しくはそれより多くの、又は５つ若しくはそれより多くのセラミックコアを同時に製造することを可能にする。
【０１５９】
１つの特定の態様においては、モールドは、消失性（sacrificial）の又は除去可能なモールドである。１つの態様においては、モールドは、可溶性のモールド、即ち、液体又は溶媒に溶解することによって溶解されることができるモールドである。溶解液は、たとえば、水性溶液、有機溶媒若しくは水、又は酸性若しくは塩基性の溶液であってよい。１つの特定の態様においては、モールドは、溶解液（たとえば、環境）に溶解する少なくとも１つのポリマー又はコポリマーを含む溶解モールドである。
【０１６０】
１つの態様においては、モールドは、水性環境において、約７２時間以内若しくはそれよい短い時間以内、より具体的には、約２４時間以内、約２０時間以内、約１８時間以内、約１６時間以内、約１４時間若しくはそれよい短い時間以内、より具体的には、約１２時間以内、約８時間以内、約６時間以内、約４時間以内、約２時間、約１時間若しくはそれよい短い時間以内、に溶解する。
【０１６１】
１つの態様においては、モールド（たとえば、インナーモールド）は、水によって溶解することができる。１つの特定の態様においては、モールド（たとえば、インナーモールド）は、水によって、約１時間〜約７２時間、より具体的には、約６時間、約８時間、約１０時間、約１２時間、約１４時間、約１６時間、約１８時間、約２０時間、約２２時間、又は約２４時間、約１時間〜約７２時間、より具体的には、約６時間、約８時間、約１０時間、約１２時間、約１４時間、約１６時間、約１８時間、約２０時間、約２２時間、又は約２４時間という時間範囲で溶解することができる。
【０１６２】
１つの特定の態様においては、可溶性のモールドは、溶解液又は溶媒による溶解又は分解の後に極小の膨張挙動を示すことによって特徴づけられる可溶性のポリマーモールドである。１つの態様においては、該極小の膨張挙動は、約２００％未満、約１５０％未満、約１００％未満、約５０％未満、約２５％未満、又は約２０％未満の量のポリマー体積の増加により特徴付けられる。ある態様においては、可溶性のモールドは、モノリシックで可溶性のモールド、より具体的には、付加的に製造されたモノリシックで可溶性のモールドである。
【０１６３】
１つの特定の態様においては、モールドは、溶解性のポリマー コア／シェル モールドである。
【０１６４】
ある態様においては、溶解するポリマー コア／シェル モールドの外側キャビティーは、特徴要素を有し、また、１ミクロン〜１０ｍｍ、より好ましくは２５ミクロン〜２．５ｍｍ、より好ましくは１００ミクロン〜２ｍｍ、より好ましくは３００ミクロン〜１．７５ｍｍ、より好ましくは４００ミクロン〜１．５ｍｍの範囲の壁の厚さを示す。特徴要素は、プラットフォーム部、エンジェルウィング部、ダブテール部、シャンク部、ファーツリー部、又はタービンエアフォイルの他の特徴要素であってよい。
【０１６５】
１つの特定の態様においては、可溶性のインナーモールドを、金属、エンジニアリングポリマー、複合材料又は織布を含む外側のシート状又はリボン状のアセンブリーを張力下で用いて工具に固定し、それにより可溶性のインナーモールドに圧縮を加え、該シート状又はリボン状のアセンブリーが可溶性のインナーモールドの表面と契合して、可溶性のインナーモールドの表面の一部又は全部を覆うようにする。任意により、エラストマー材料、粘弾性材料又は剛性材料を含む中間層を可溶性のインナーモールドと外側のシート状のアセンブリーとの間に置き、荷重を均一に又は所望の態様で可溶性のインナーモールドに分配してよい。
【０１６６】
１つの特定の態様においては、モールドは、可溶性のダイである。
【０１６７】
１つの態様においては、可溶性のモールド（たとえば、付加的に製造された可溶性モノリシックモールド）は、モールドを射出成形に用いるのに適するようにする物理的・熱力学的性質（機械的強度、強靭性、モジュラス、熱安定性など）を示す。
【０１６８】
１つの特定の態様においては、可溶性のモールド（たとえば、付加的に製造された可溶性モノリシックモールド）は、製造過程において約０℃から約３００℃までの範囲、より具体的には約１５℃から約２００℃までの範囲、より具体的には約１２０℃から約１６０℃まで又は約４０℃から約１４０℃までの範囲の温度、且つ、約１ｃｃｍ／ｓと約３０ｃｃｍ／ｓとの間、より具体的には約３ｃｃｍ／ｓ〜約２０ｃｃｍ／ｓの射出速度という条件に耐える。
【０１６９】
別の１つの特定の態様においては、可溶性のモールド（たとえば、付加的に製造された可溶性モノリシックモールド）は、約１Ｐａから約１０ＧＰａまでの範囲の圧力、より具体的には約１Ｐａから約１ＧＰａまでの範囲の圧力、より具体的には約０．１ＭＰａから約１０００ＭＰａまでの範囲の圧力、より具体的には約１ＭＰａから約５０ＭＰａまでの範囲の圧力に耐える。
【０１７０】
更に別の１つの特定の態様においては、可溶性のモールド（たとえば、付加的に製造された可溶性モノリシックモールド）は、約１ｃＰ若しくはそれより大、約２０ｃＰ若しくはそれより大、約２００ｃＰ若しくはそれより大、約１０００ｃＰ若しくはそれより大、約１０，０００ｃＰ若しくはそれより大、又は約３０，０００ｃＰ若しくはそれより大、の射出粘度に耐える。
【０１７１】
１つの態様においては、可溶性のモールド（たとえば、付加的に製造された可溶性モノリシックモールド）は、流動性のセラミック（たとえば、シリカやアルミナを主体とするセラミック組成物）の射出温度、圧力及び粘度において使用することに適する。
【０１７２】
１つの特定の態様においては、可溶性のモールド（たとえば、付加的に製造された可溶性モノリシックモールド）は、高い強靭性を示す。１つの特定の態様においては、可溶性のモールドは、０．０５ＭＪ／ｍ３超、０．２５ＭＪ／ｍ３超、２．５ＭＪ／ｍ３超、又は１２．５ＭＪ／ｍ３超の強靭度を示す。
【０１７３】
別の１つの特定の態様においては、可溶性のモールド（たとえば、付加的に製造された可溶性モノリシックモールド）は、高い引張強度を示す。１つの特定の態様においては、可溶性のモールドは、５．０ＭＰａ超、好ましくは１０．０ＭＰａ超、１５．０ＭＰａ、又は２０．０ＭＰａ超の引張強度を示す。
【０１７４】
更なる１つの特定の態様においては、可溶性のモールド（たとえば、付加的に製造された可溶性モノリシックモールド）は、一定の組成物に対して高い耐溶媒性又は耐薬品性を示す。たとえば、有機溶媒中又は腐食性環境下において、２４時間超、又は１週間超、又は２週間超の耐性を示す。
【０１７５】
別の１つの特定の態様においては、可溶性のモールド（たとえば、付加的に製造された可溶性モノリシックモールド）は、溶媒（その非限定的な例として、水及び有機溶媒が挙げられる）に溶解又は分解したときに小さい膨張挙動を示す。
【０１７６】
１つの態様においては、該小さい膨張挙動は、溶解又は分解の間のモールドの体積の約２００体積％未満、好ましくは約５０体積％未満、更に好ましくは約１０体積％未満の増加によって特徴付けられる。
【０１７７】
１つの特定の態様においては、可溶性のモールド（たとえば、付加的に製造された可溶性モノリシックモールド）は、約−５０℃と約４００℃との間、更に好ましくは約２０℃と約２００℃との間、更に好ましくは約４５℃と約１５０℃との間、更に好ましくは約８０℃と約１３０℃との間のガラス転移温度を示す。
【０１７８】
別の１つの特定の態様においては、可溶性のモールド（たとえば、付加的に製造された可溶性モノリシックモールド）は、たとえば約−８０℃と約４００℃との間、好ましくは約２０℃と約２００℃との間、更に好ましくは約４５℃と約１５０℃との間、更に好ましくは約８０℃と約１３０℃との間の調整可能な結晶溶融温度を示す。
【０１７９】
１つの態様においては、可溶性のモールド（たとえば、付加的に製造された可溶性モノリシックモールド）は、光学的透明性によって特徴付けられる。
【０１８０】
１つの特定の態様においては、インナーモールドは、弾性ポリマー層（中間層）を備えた圧縮シェル（compression shell）（アウターシェル）の一半分（half）の中に置かれる。付加的に製造されたモノリシックモールド（インナーモールド）は、圧縮シェル（アウターシェル）の内側を覆う弾性ポリマー層（中間層）の表面に置かれ、射出中にモールドの外側にかかる圧力を均等な又はより均等な態様で分配することに寄与する。圧縮シェルは、組み立てられて射出成形過程において最終成形体を製造するために用いられる。一旦モノリシックモールドに首尾よく射出が行なわれると、モノリシックモールドは、圧縮シェルから取り出され、溶解液に入れられる。すると、溶解液は、付加的に製造されたモノリシックモールドを射出成形された材料から除去する。
【０１８１】
ある態様においては、本明細書に開示される射出成形アセンブリーは、射出成形の工程を減らすこと及びユニークな分解能力（たとえば、射出成形アセンブリーのための抗癒着性の向上）を可能にする。
【０１８２】
１つの態様においては、射出成形アセンブリーは、１つ又は２つ以上の付加的構成要素を更に含む。その非限定的な例として、射出ユニット又は可塑化装置が挙げられる。これは、溶融した材料（ポリマー）を製造してそれをモールドに移すものであり、溶融した材料はその後固化する。
【０１８３】
任意により、射出成形アセンブリーは、射出成形システムの一部である。ある態様においては、射出成形システムは、ソフトウェア構成要素を更に含む。
【０１８４】
射出成形システムのエラストマー成分は、様々な組成であってよい。１つの態様においては、射出成形アセンブリーのエラストマー成分は、白金触媒下で得た又は湿気で硬化したシリコーンゴム、ポリウレタン半結晶エラストマー、ポリオレフィンゴム、アクリルエラストマー、又はチオール−エン エラストマーを含む。
【０１８５】
１つの態様においては、射出成形アセンブリーの粘弾性成分は、半結晶直鎖状ポリマー、チオール−エン ポリマー、アクリルネットワークポリマー、直鎖状アクリルポリマー、熱可塑性ポリウレタン、ポリエチレン、ポリプロピレン、チオール−エン ポリマー、芳香族シリコーン、エポキシ／アミン熱硬化性ポリマー、エポキシ／アルコール熱硬化性ポリマー、又はエポキシ／チオール熱硬化性ポリマーを含む。
【０１８６】
１つの態様においては、射出成形アセンブリーの剛性成分は、半結晶直鎖状ポリマー、チオール−エン ポリマー、アクリルネットワークポリマー、直鎖状アクリルポリマー、熱可塑性ポリウレタン、ポリエチレン、ポリプロピレン、アクリロニトリル−ブタジエン−スチレン、ポリ（ビスフェノールＡ）カーボネート、ポリ（エーテルケトン）、ポリイミド、チオール−エン ポリマー、芳香族シリコーン、エポキシ／アミン熱硬化性ポリマー、エポキシ／アルコール熱硬化性ポリマー、又はエポキシ／チオール熱硬化性ポリマー、イオン性塩を含む熱硬化性ポリマー、それらの相互貫入ネットワークを含む。
【０１８７】
１つの態様においては、射出成形アセンブリーのエラストマー成分、粘弾性成分又は剛性成分は、任意により、無機粒子又はセラミック粒子を充填して、調整可能なモジュラス、強度及び／又は誘電率を有する複合材料となるようにしてもよい。無機充填剤やセラミック充填剤の例として、ヒュームドシリカ、アルミナ、二酸化チタン、炭化ホウ素、チタン化ストロンチウム、窒化ケイ素、炭化ケイ素、二硫化モリブデン、又はカルシウムカーボネートが挙げられる。
【０１８８】
１つの態様においては、射出成形アセンブリーの成分の有機充填剤やセラミック充填剤の量は、約０．１体積％から約４０体積％まで、より具体的には約１体積％から約２０体積％まで、より具体的には約１体積％から約１０体積％まで、より具体的には約１体積％から約７体積％までの範囲である。
【０１８９】
１つの態様においては、射出成形アセンブリーの成分の有機充填剤やセラミック充填剤の粒径は、約０．１ｎｍから約１０ｍｍまでの範囲である。１つの態様においては、射出成形アセンブリーの成分の有機充填剤やセラミック充填剤の粒径は、０．１ｎｍから１０ｍｍまで、より具体的には１ｎｍから５ｍｍまで、より具体的には５０ｎｍから２ｍｍまで、より具体的には１００ｎｍから１０００ミクロンまでの範囲である。
【０１９０】
射出成形アセンブリーの成分の物理特性は、多様であってよい。１つの特定の態様においては、射出成形アセンブリーのエラストマー成分は、約２０℃、１Ｈｚにおける動的機械分析において、約１００ｋＰａから約８０ＭＰａまで、より具体的には約１ＭＰａから約５０ＭＰａまで、より具体的には約３ＭＰａから約３０ＭＰａまでの範囲の貯蔵モジュラスを示す。
【０１９１】
１つの特定の態様においては、射出成形アセンブリーの粘弾性成分は、約２０℃、１Ｈｚにおける動的機械分析において、約１０ＭＰａから約１０００ＭＰａまで、より具体的には約５０ＭＰａから約９００ＭＰａまで、より具体的には約１００ＭＰａから約８００ＭＰａまでの範囲の貯蔵モジュラスを示す。［０００１８６
【０１９２】
１つの特定の態様においては、射出成形アセンブリーの剛性成分は、約２０℃、１Ｈｚにおける動的機械分析において、約５０ＭＰａから約５００ＧＰａまで、より具体的には約１００ＭＰａから約２５０ＧＰａまで、より具体的には約５００ＭＰａから約２４０ＧＰａまでの範囲の貯蔵モジュラスを示す。
【０１９３】
可溶性のインナーモールドの組成は、多様であってよく、任意の好適な可溶性の組成、たとえば可溶性のポリマー組成であってよい。
【０１９４】
１つの特定の態様においては、可溶性のモールドは、次の物の反応生成物である硬化組成物を含む：（ｉ）１つ又は２つ以上の電子不足モノマー；（ｉｉ）任意により、１つ又は２つ以上の電子豊富モノマー；（ｉｉｉ）１つ又は２つ以上の触媒及び／又は促進剤；及び（ｉｖ）任意により、１つ又は２つ以上のキャッピング剤及び／又は連鎖移動剤。
【０１９５】
１つの態様においては、電子不足モノマーは、マレイミド、Ｎ−エチルマレイミド、Ｎ−メチルマレイミド、Ｎ−フェニルマレイミド、Ｎ−ブタン酸マレイミド、他のマレイミド、マレイン酸無水物、マレイン酸ジメチル、フマル酸ジメチル、１，２−ジシアノエチレン、ビニルホスホン酸、ビニルスルホン酸、及びこれらの組み合わせからなる群より選ばれる。
【０１９６】
１つの態様においては、電子豊富モノマーは、Ｎ−ビニルホルムアミド、Ｎ−ビニルピロリドン、Ｎ−メチル−Ｎ−ビニルアセトアミド、Ｎ−ビニルアセトアミド、Ｎ−ビニルカプロラクタム、Ｎ−ビニルフタルイミド、Ｎ−ビニルイミダゾール、ブチルビニルエーテル、２，３−ジヒドロフラン、３，４−ジヒドロ−２Ｈ−ピラン、ビニルエーテル、ビニルアセテート、ベンゾフラン、インドール、１−メチルインドール、スチレン、スチレン誘導体、４−ヒドロキシスチレン、スチルベン、スチルベン誘導体、水酸化スチルベン化合物、１−ピロリジノ−１−シクロヘキセン、１−ピロリジノ−１−シクロペンテン、１−（トリメチルシリルオキシ）シクロペンタン、炭酸ビニレン、１−モルホリノシクロヘキセン、１−モルホリノシクロペンテン、１−ピロリジノ−１−シクロヘキセン、フェニルビニルスルフィド、９−ビニルカルバゾール、トリメチル（ビニルオキシ）シラン、及びこれらの組み合わせからなる群より選ばれる。
【０１９７】
別の１つの特定の態様においては、インナーモールドは、次の物の反応生成物である硬化組成物を含むモールドである：（ｉ）１つ又は２つ以上のイオン／塩含有モノマー；（ｉｉ）溶媒に溶解可能又は分解可能なポリマーを形成することができる１つ又は２つ以上のモノマー；（ｉｉｉ）任意により、１つ又は２つ以上の触媒及び／又は促進剤；及び（ｉｖ）任意により、１つ又は２つ以上のキャッピング剤及び／又は連鎖移動剤。
【０１９８】
１つの態様においては、１つ又は２つ以上のイオン／塩含有モノマーは、アクリル酸ナトリウム、メタクリル酸ナトリウム、及びその半水和物、アクリル酸カルシウム、メタクリル酸カルシウム、及びその半水和物、メタクリル酸銀（Ｉ）、アクリル酸リチウム、メタクリル酸リチウム、３−スルホプロピルアクリレート カリウム塩、［２−（アクリロイルオキシ）エチル］トリメチルアンモニウムクロライド、２−アクリルアミド−２−メチル−１−プロパンスルホン酸ナトリウム塩、３−アクリルアミドプロピルトリメチルアンモニウムクロライド、アクリル酸ニッケル（ＩＩ）、アクリル酸ハフニウム（ＩＶ）、アクリル酸亜鉛（ＩＩ）、カルボキシエチルアクリル酸ジルコニウム（ＩＶ）、アクリル酸ジルコニウム（ＩＶ）、メタクリル酸ジルコニウム（ＩＶ）、アクリル酸銅（ＩＩ）、バリウム（ＩＩ）からなる群より選ばれる。
【０１９９】
１つの態様においては、溶媒に溶解可能又は分解可能なポリマーを形成することができる１つ又は２つ以上のモノマーは、アクリル酸、メタクリル酸、イタコン酸、イタコン酸無水物、シトラコン酸無水物、マレイン酸、フマル酸、マレイン酸無水物、１，２，３，６−テトラヒドロフタル酸無水物、２−カルボキシエチルアクリレート、２−ヒドロキシエチルアクリレート、２−ヒドロキシエチルメタクリレート、アクリルアミド、ジメチルアクリルアミド、２−ヒドロキシエチルアクリルアミド、２−ヒドロキシプロピルアクリルアミド、２−ヒドロキシプロピルメタクリルアミド、２−アクリルアミド−２−メチル−１−プロパンスルホン酸、ジアセトンアクリルアミド、２−（メタクリロイルオキシ）エチルアセトアセテート、モノ−２−（アクリロイルオキシ）エチルサクシネート、モノ−２−（メタクリロイルオキシ）エチルサクシネート、Ｎ−［３−（ジメチルアミノ）プロピル］アクリルアミド、２−（ジメチルアミノ）エチルアクリレート、Ｎ−［３−（ジメチルアミノ）プロピル］メタクリルアミド、Ｎ−（ブトキシメチル）アクリルアミド、Ｎ−（イソブトキシメチル）アクリルアミド、Ｎ−（３−メトキシプロピル）アクリルアミド、Ｎ−（３−エトキシプロピル）アクリルアミド、２−（ジエチルアミノ）エチルアクリレート、ヒドロキシプロピルアクリレート、ヒドロキシプロピルメタクリレート、２−ヒドロキシ−３−フェノキシプロピルアクリレート、エチレングリコール フェニルエーテル アクリレート、ジ（エチレングリコール）エチルエーテル アクリレート、ジ（エチレングリコール）−２−エチルヘキシルエーテル アクリレート、テトラヒドロフルフリルアクリレート、２−［［（ブチルアミノ）カルボニル］オキシ］エチル アクリレート、ポリ（プロピレングリコール）アクリレート、ポリ（エチレングリコール）メチルエーテル アクリレート、ドデシルアクリレート、２−カルボキシエチル アクリレート オリゴマー、ヒドロキシプロピルアクリレート、２−エチルヘキシル アクリレート、イソボミルアクリレート、Ｎ−イソプロピルアクリルアミド、Ｎ−ビニルホルムアミド、Ｎ−ビニルピロリドン、Ｎ−メチル−Ｎ−ビニルアセトアミド、Ｎ−ビニルアセトアミド、４−ビニルピリジン、４−アクリロイルモルホリン、Ｎ−ビニルカプロラクタム、Ｎ−ビニルフタルイミド、Ｎ−ビニルイミダゾール、３−スルホプロピルアクリレート カリウム塩、メトキシメチルアクリルアミド、メトキシエチルアクリルアミド、メトキシブチルアクリルアミド、エトキシエチルアクリルアミド、エトキシメチルアクリルアミド、エトキシプロピルアクリルアミド、プロポキシメチルアクリルアミド、プロポキシエチルアクリルアミド、Ｎ，Ｎ−ジエチルアクリルアミド、ジメチルアクリルアミド、アルキルアクリルアミド、ｔｅｒｔ−ブチルアクリルアミド、２−（メタクリロイルオキシ）エチルアセトアセテート、ジ（エチレングリコール）メチルエーテル メタクリレート、２−Ｎ−モルホリノエチルメタクリレート、シクロヘキシルメタクリレート、ウレイドメタクリレート、Ｎ−スクシンイミジルメタクリレート、ブチルメタクリレート、イソブチルメタクリレート、ｔｅｒｔ−ブチ���メタクリレート、ｓｅｃ−ブチルメタクリレート、２−（ｔｅｒｔ−ブチルアミノ）エチルメタクリレート、２−（ジエチルアミノ）エチルメタクリレート、エチレングリコール メチルエーテル メタクリレート、トリエチレングリコール メチルエーテル メタクリレート、水酸化されたアクリレート又はメタクリレートと有機無水物との反応に由来するモノマー、及びこれらの組み合わせからなる群より選ばれる。
【０２００】
別の１つの特定の態様においては、可溶性のモールドは、次の物の反応生成物である硬化組成物を含む：（ｉ）１つ又は２つ以上のアルケンモノマー；（ｉｉ）１つ又は２つ以上のポリチオールモノマー；及び（ｉｉｉ）１つ又は２つ以上のキャッピング剤及び／又は連鎖移動剤、ただし、該１つ又は２つ以上のアルケンモノマー、該１つ又は２つ以上のポリチオールモノマー、又はこれらの両方は、溶媒に溶解可能又は分解可能な無水物結合を有する。１つの態様においては、１つ又は２つ以上のアルケンモノマーは、クロトン酸無水物、メタクリル酸無水物及びこれらの組み合わせからなる群より選ばれる。別の１つの態様においては、１つ又は２つ以上のポリチオールモノマーは、リナロール ジメルカプタン、テルピノレン ジメルカプタン、テルピネン ジメルカプタン、ゲラニオール ジメルカプタン、シトラール ジメルカプタン、ジシクロペンタジエン ジメルカプタン、ノルボマジエン ジメルカプタン、レチノール ジメルカプタン、レチノール トリメルカプタン、レチノール テトラメルカプタン、ベータ−カロテン ポリメルカプタン、メルカプタン含有環状アルケン、３級メルカプタン、脂環式メルカプタン、多官能性３級メルカプタン、２級メルカプタンと３級メルカプタンとの混合物、メルカプタン含有２級脂環式アルケン、メルカプタン含有多環式アルケン、トリビニルシクロヘキセン ジメルカプタン、トリビニルシクロヘキセン トリメルカプタン、ポリメルカプタン、脂環式メルカプタン、及びビニルシクロヘキセンからなる群より選ばれる。
【０２０１】
上記の諸態様における１つ又は２つ以上の触媒及び／又は促進剤は、多様であってよい。１つの特定の態様においては、１つ又は２つ以上の触媒は、アルミニウム（ＩＩＩ）アセチルアセトネート、アンモニウム コバルト サルフェート ヘキサハイドレート、ビス（アセチルアセトネート）ジオキソモリブデン、カドミウムアセチルアセトネート、コバルト（ＩＩ）アセテートテトラハイドレート、コバルト（ＩＩＩ）アセチルアセトネート、銅（ＩＩ）アセチルアセトネート、鉄（ＩＩＩ）アセチルアセトネート、マンガン（ＩＩＩ）アセチルアセトネート、テトラブチルオルトチタネート、テトラエチルアンモニウム テトラクロロコバルテート、テトラブチルアンモニウム ジクロメート、マグネシウム アセチルアセトネート ジハイドレート、亜鉛アセチルアセトネート ハイドレート、ガリウム アセチルアセトネート、チタン ジイソプロポキシド ビス（アセチルアセトネート）、チタン（ＩＶ）イソプロポキシド、トリブチルボレート、トリエチルボレート、トリエチルホスファイト、Ｎ−ドデシル−Ｎ，Ｎ−ジメチル−３−アンモニウム−１−プロパンスルホネート、３−メルカプト−１−プロパンスルホン酸、ナトリウム塩、３−ピリジニオ−１−プロパンスルホネート、クエン酸、トリエチレンジアミン、ピペラジン、テトラブチルアンモニウム 水素サルフェート、テトラエチルアンモニウム トルエンスルホネート、テトラブチルアンモニウム ブロマイド、テトラエチルアンモニウム ブロマイド、リチウム アセチルアセトネート、リチウムイオジド、リチウム パークロレート、リチウム テトラフェニル ボレート、及びこれらの組み合わせからなる群より選ばれる。
【０２０２】
上記の諸態様における１つ又は２つ以上のキャッピング剤又は連鎖移動剤は、ドデシル−３−メルカプトプロピオネート、トリメチロールプロパン トリス（３−メルカプトプロピオネート）、ペンタエリスリトール テトラキス（３−メルカプトプロピオネート）、ジペンタエリスリトール ヘキサキス（３−メルカプトプロピオネート）、トリス［２−（３−メルカプトプロピオニルオキシ）エチル］イソシアヌレート、テトラエチレングリコール ビス（３−メルカプトプロピオネート）、１，１０−デカンジチオール、エチレングリコール ビス（３−メルカプトプロピオネート）、１，２−エタンジチオール、１，３−プロパンジチオール、１，４−ブタンジチオール、１，６−ヘキサンジチオール、１，８−オクタンジチオール、２−メルカプトエタノール、単官能性脂肪族直鎖状チオール、単官能性脂肪族分岐チオール、１，８−ジメルカプト−３，６−ジオキサオクタン、ｎ−ドデシルメルカプタン、ｎ−オクチルメルカプタン、ペンタエリスリトール テトラキス（３−メルカプトブチレート）、１，４−ビス（３−メルカプトブチリルオキシ）ブタン、１，３，５−トリス（３−メルカプトブチルオキシエチル）−１，３，５−トリアジン−２，４，６−（１Ｈ，３Ｈ，５Ｈ）−トリオン、３級ドデシルメルカプタン、エチルメルカプタン、イソプロピルメルカプタン、ジペンテンジメルカプタン、メチルメルカプタン、ｎ−プロピルメルカプタン、ｓｅｃ−ブチルメルカプタン、ｔｅｒｔ−ノニルメルカプタン、ｔｅｒｔ−ドデシルメルカプタン、３級メルカプタン混合物、ｔｅｒｔ−ブチルメルカプタン、グレープフルーツメルカプタン、チオグリコール酸、チオ乳酸、３−メルカプトプロピオン酸、アンモニウム チオグリコレート、モノエタノールアミン チオグリコレート、ナトリウム チオグリコレート、カリウム チオグリコレート、２−エチルヘキシル チオグリコレート、イソオクチル チオグリコレート、イソトリデシル チオグリコレート、グリセリル チオグリコレート、グリセリル ジメルカプトアセテート、ペンタエリスリトール テトラメルカプトアセテート、ブチル−３−メルカプトプロピオネート、２−エチルヘキシル−３−メルカプトプロピオネート、イソ−トリデシル−３−メルカプトプロピオネート、オクタデシル−３−メルカプトプロピオネート、エトキシル化トリメチロールプロパン トリス（３−メルカプトプロピオネート）、モノエタノールアミン チオラクテート、チオジグリコール酸、ジアンモニウム ジチオグリコレート、ジ（２−エチルヘキシル）チオジグリコレート、メチレン ビス（ブチルチオグリコレート）、チオジプロピオン酸、ジチオビス（ステアリルプロピオネート）、チオグリセロール、ジチオグリセロール、トリフェニルシラン、トリエチルシラン、トリイソプロピルシラン、トリブチルシラン、トリイソブチルシラン、トリオクチルシラン、ｔｅｒｔ−ブチルジメチルシラン、トリエチルシラン、トリイソプロピルシラン、トリブチルシラン、トリイソブチルシラン、トリオクチルシラン、及びｔｅｒｔ−ブチルジメチルシランからなる群より選ばれる。
【０２０３】
本明細書に開示される射出成形アセンブリーは、任意により、中間層を含む。中間層は、射出中、インナーモールド層、中間モールド層及びアウターモールド層の全体に圧力を分配し、射出又は他の力（内部の力でも外部の力でもよい）を層の間で移動することなどの機能を発揮することに適している。ある態様においては、中間層は付加的に製造される。任意により、中間層は可溶性である。
【０２０４】
１つの特定の態様においては、中間層、及び、任意により、剛性のアウターシェルは、射出中、可溶性のモールドのセラミックロッド又は溶融石英ロッドを支えるための、又は、射出中、可溶性のモールドのセラミックロッド又は溶融石英ロッドの適正な位置を確保するための、１つ又は２つ以上の窪み又は孔を有する。
【０２０５】
中間層のデザインは、多様であってよい。１つの態様においては、中間層は、２つ又は３つ以上の構成要素を含む。別の１つの特定の態様においては、中間層は、３つ又は４つの構成成分を含む。
【０２０６】
１つの特定の態様においては、中間層は、約１ｎｍから約１ｍまで、より具体的には約１ｎｍから約１０ｍｍまで、より具体的には約１００ｎｍから約５ｍｍまで、より具体的には約１ミクロンから約１０００ミクロンまでの範囲の厚さ（幅）を有する。
【０２０７】
１つの好ましい態様においては、中間層は、約１ｎｍから約５ｃｍまで、より具体的には約１ミクロンから約１ｍｍまで、より具体的には約５ミクロンから約５００ミクロンまで、より具体的には約１０ミクロンから約７５ミクロンまでの範囲のギャップを介して、アウターシェルと契合する。
【０２０８】
中間層の組成は、多様であってよい。１つの特定の態様においては、射出成形アセンブリーは、有機、無機、セラミック、金属、複合材料、熱可塑性ポリマー又は他の種類の粒子を含む中間層を含み、該粒子の粒径は、約０．１ｎｍから約１０ｍｍまで、より具体的には約１ｎｍから約５ｍｍまで、より具体的には約５０ｎｍから約２ｍｍまで、より具体的には約１００ｎｍから約１０００ミクロンまでの範囲である。
【０２０９】
１つの特定の態様においては、中間層は、熱硬化性エラストマー的ポリマーを含む。１つの態様においては、熱硬化性エラストマーは、白金触媒下で得たシロキサン樹脂又は湿気硬化したシリコーンである。
【０２１０】
別の１つの態様においては、中間層は、周囲温度においてエラストマー的、粘弾性的、又はガラス状である熱硬化性ポリウレタンを含む。
【０２１１】
別の１つの態様においては、中間層は、周囲温度においてエラストマー的、粘弾性的、又はガラス状である熱硬化性エポキシ樹脂を含む。
【０２１２】
１つの態様においては、中間層は、フッ素ポリマー、ケイ素若しくはシリコーン含有ポリマーエラストマー、Ｃ６−Ｃ１１０＋炭化水素鎖、又は親水性の層若しくはコーティングを含む。これらの例として、多糖類、１個、２個、３個、４個、５個又は６個の水酸基を含む化合物などの、水性・極性の有機分子又は巨大分子が挙げられる。
【０２１３】
１つの態様においては、中間層は粉末層である。
【０２１４】
１つの特定の態様においては、中間層は、有機、無機、セラミック、金属、複合材料、及び熱可塑性ポリマーの成分を含む粉末を含む。中間粉末層は、粉末圧縮技術を用いて押し固めてよい。任意により、液体を粉末に添加してボイド部分を無くしてよい。１つの態様においては、液体は、有機油、イオン性液体、水又は有機溶媒である。
【０２１５】
中間粉末層は、冷却粉末圧縮技術を用いて押し固めて、約１０％〜約９９％、より具体的には約３０％〜約９５％、より具体的には約５５％〜約９０％のタップ密度となるようにしてよい。中間粉末層は、約１ｋＰａから約１００ＧＰａまで、より具体的には約１０ｋＰａから約１０ＧＰａまで、より具体的には約１００ｋＰａから約１ＧＰａまで、より具体的には約１ＭＰａから約１００ＭＰａまでの範囲の圧力で、粉末圧縮技術を用いて押し固めてよい。
【０２１６】
中間粉末層は、砂、シリカ、ポリマー（たとえば、アクリロニトリル−ブタジエン−スチレン粉末及び／又は炭水化物（たとえば、セルロース及び他のポリエーテルポリマー種）を主体とする粉末））を含んでいてよい。中間粉末層は、押し固めの後において、０．１％と４０％との間、より具体的には１％と３０％との間、より具体的には２％と２７％との間、より具体的には３％と２０％との間のボイド分率を有してよい。任意により、液体を粉末に添加してボイド部分を無くしてよい。
【０２１７】
１つの特定の態様においては、中間層は流体を含む。１つの態様においては、流体は、有機油、イオン性液体、水又は有機溶媒から選ばれる。
【０２１８】
１つの特定の態様においては、中間層は流体を含む。
【０２１９】
１つの特定の態様においては、中間層は、圧縮不可能の流体（たとえば、油、水）、加圧された圧縮可能の流体（たとえば、圧縮された空気、窒素又は二酸化炭素）、又は、凝縮物、圧縮可能の流体及び圧縮不可能の流体の混合物を含む。この態様における使用に適する圧縮不可能の流体の例として、シリコーン油、炭化水素油、有機溶媒、溶融した炭化水素ワックス、水、及び溶融したイオン性液体が挙げられる。この態様においては、可溶性であるインナーモールドの外表面とアウターシェルの内表面との間のボイド部分を圧縮不可能の流体で満たすことで、アセンブリーの中間層におけるボイド部分を最小にしたり無くしたりする。圧縮不可能の流体がアウターシェルと可溶性であるインナーモールドとの間に完全に閉じ込められるように、アウターシェルは密封される。
【０２２０】
または、アウターシェルと可溶性のインナーモールドとの間のキャビティーは、圧縮可能な流体で圧力を加え、流動性の材料（たとえば、セラミックスラリー）をアセンブリーに射出するために用いられる射出圧力より低い、又はこれと同じ、又はこれより高い圧力レベルにする。この態様における使用に適する圧縮可能の流体の例として、空気、窒素及び二酸化炭素が挙げられる。この態様においては、射出力は、可溶性である挿入壁を介して、更に圧縮不可能又は圧縮可能の流体である中間層を介して、アウターシェルに伝達される。この、流体を主体とする中間層は、可溶性のモールドのキャビティーの圧力がアウターシェルに閉じ込められた圧縮不可能又は圧縮可能の流体の圧力によって打ち消され又は相殺されることで、可溶性のモールドに働く有効な力を減ずる。
【０２２１】
１つの態様においては、射出力は、可溶性の挿入壁を介して、更に圧縮不可能又は圧縮可能の流体である中間層を介して、アウターシェルに伝達される。この、流体を主体とする中間層は、可溶性のモールドの内部キャビティーの圧力がアウターシェルに閉じ込められた圧縮不可能又は圧縮可能の流体の圧力によって打ち消され又は相殺されることで、可溶性のモールドに働く有効な力を減ずる。この態様においては、圧縮可能又は圧縮不可能である中間層は、可溶性のモールド又はその表面の変位を減じ、可溶性のモールドに働く有効な応力を減ずるように、機能する。
【０２２２】
この態様においては、圧縮可能又は圧縮不可能である中間層は、可溶性のモールド又はその表面の変位を減じ、可溶性のモールドに働く有効な応力を減ずるように、機能する。中間層に使用するのに適する圧縮不可能の流体の粘度は、約１ｃＰから約１０００ｃＰまで、より具体的には約１ｃＰから約４００ｃＰまで、より具体的には約１ｃＰから約１００ｃＰまで、より具体的には約１１ｃＰから約６０ｃＰまでの範囲である。この態様の中間層に使用するのに適する圧縮可能の流体の圧力は、約１Ｐａから約１ＧＰａまでの範囲、より具体的には約０．１ＭＰａから約１０００ＭＰａまでの範囲、より具体的には約０．１ＭＰａから約５０ＭＰａまでの範囲である。この態様の中間層に使用するのに適する圧縮可能又は圧縮不可能の流体の温度は、約０℃から約３００℃までの範囲、より具体的には約１５℃から約２００℃までの範囲、より具体的には約１５℃から約１４０℃までの範囲である。
【０２２３】
本明細書に記載される射出成形アセンブリーは、任意により、アウターシェルを含む。アウターシェルのデザインは、多様であってよい。１つの態様においては、アウターシェルは、２つ又は３つ以上の構成成分を含む。別の１つの態様においては、アウターシェルケーシングは、３つ又は４つ以上の構成成分を含む。
【０２２４】
アウターシェルの組成は、多様であってよい。１つの特定の態様においては、アウターシェルは、金属、セラミック、熱硬化性ポリマー、エンジニアリング熱可塑性プラスチック、及び他の材料からなる群より選ばれる材料を含む。１つの特定の態様においては、アウターシェルは、アルミニウム及び鋼からなる群より選ばれる金属材料を含む。１つの特定の態様においては、セラミックは、エンジニアリングセラミックであり、より具体的には、金属酸化物、金属炭化物及び金属窒化物からなる群より選ばれるエンジニアリングセラミックである。１つの態様においては、セラミックは、複合セラミックである。別の１つの特定の態様においては、熱可塑性ポリマーは、アクリロニトリル−ブタジエン−スチレン、ポリエチレン、ポリカーボネート、ポリアミド、耐衝撃性ポリスチレン、及びポリプロピレンからなる群より選ばれる。更なる１つの特定の態様においては、熱硬化性ポリマーは、エポキシ、フェノール類、シリコーン及びポリエステルからなる群より選ばれる。これらの材料は、得られるアウターシェルの全体的な性能及び／又は外観を向上させるための１つ又は２つ以上の添加剤を含んでいてよい。
【０２２５】
１つの特定の態様においては、アウターシェルは剛性であり、１Ｈｚ、約２０℃における動的機械分析において、５０ＭＰａから５００ＧＰａまで、より具体的には１００ＭＰａから２５０ＧＰａまで、より具体的には５００ＭＰａから２４０ＧＰａまでの範囲の貯蔵モジュラスを有する。
【０２２６】
ある態様においては、アウターシェルは付加的に製造される。
【０２２７】
他の態様においては、アウターシェルは、たとえば、水性環境、有機溶媒、超臨界流体、イオン性流体、溶融した分子性の種、及び他の溶媒に可溶である。
【０２２８】
１つの特定の態様においては、アセンブリー（アセンブリー全体でもよいし、アセンブリーの１つ又は２つ以上の構成要素でもよい）は、付加的に製造されたものである。本明細書に開示されるアセンブリーの構成要素を形成するのに適する付加的製造技術の例として、ステレオリソグラフィー法（ＳＬＡ）、デジタルライトプロセッシング法（ＤＬＰ）、インクジェット印刷、直接描画、及び他の付加的製造方法が挙げられる。他の付加的製造方法の例として、光重合を選択的に行って所望の構造パターンを有する成形体を形成する交互吸着法（layer by layer process）を用いて紫外線又は可視光線を照射し、照射によって各層が形成された後、高硬度化された各層を、その層が制御された又は所望の方式で高硬度化された位置から動かし、更なる層を光に曝した後に高硬度化し、高硬度化されたその層が既に形成された層に適切な方式で接着することができるようにする、付加的製造方法を挙げることができる。これらの付加的製造方法は、材料／ハードウェア／ソフトウェアのための工学的システム統合パラメーター（engineered systems integration parameters）によって制御してよい。
【０２２９】
１つの特定の態様においては、射出成形アセンブリーの１つ又は２つ以上の構成要素（たとえば、インナーモールド）は、光ポリマー射出法、即ち、インクジェット印刷で用いられる技術とステレオリソグラフィー法で用いられる技術とを組み合わせた付加的製造方法によって製造される。インクジェットプリントヘッドの配列は、造形材料及び支持材料の小滴を堆積し、これによりインクジェット印刷におけるように構成要素である各層を形成する。造形材料は、ステレオリソグラフィー法におけるように、各層が堆積した後に紫外ランプによって硬化される液体光ポリマーである。
【０２３０】
１つの特定の態様においては、射出成形アセンブリーの１つ又は２つ以上の構成要素（たとえば、インナーモールド）は、デジタルライトプロセッシング法（ＤＬＰ）、即ち、光学的に透明な窓を介して光硬化性ポリマー樹脂を入れた容器（vat）に一時に１つの層を投射することによって３次元物体を形成し、その結果、樹脂は高硬度化して投射された光の形状となる、交互吸着光造形法（layer by layer stereolithographic process）によって製造される。ＤＬＰ印刷の当初の層は樹脂となって、高硬度化した当初の層は、造形ヘッド又はそれに連結した支持体に接着する。その後、高硬度化した各層は、その層より前に高硬度化した層に接着する。ＤＬＰ印刷の造形ヘッドは、ソフトウェア／ハードウェアを用いて機械的に制御されて正又は負の垂直方向に動く。
【０２３１】
１つの特定の態様においては、本明細書に開示される射出成形アセンブリーの内部、中間、外側構成要素を、傾斜機能材料となるように付加的製造方法を用いて形成してよい。この傾斜機能材料は、ポリマー、セラミック、複合材料又は金属の成分を選択的な混合量比で含み、それにより、本明細書に開示される射出成形アセンブリーの内部、中間、外側構成要素の物理的、熱力学的及び構造的性質を適切に変更することができる。傾斜機能材料成分のモジュラスは、約０．１ＭＰａ／ミクロンから約１００ＧＰａ／ミクロンまで、より具体的には約０．１ＭＰａ／ミクロンから約１１ＧＰａ／ミクロンまで、より具体的には約０．５ＭＰａ／ミクロンから約５００ＭＰａ／ミクロンまで、より具体的には約１ＭＰａ／ミクロンから約１００ＭＰａ／ミクロンまでの範囲であってよい。
【０２３２】
図１は、本明細書に開示される射出成形アセンブリーの１つの態様を示すものであって、該射出成形アセンブリーは、付加的に製造されたインナーモールドと、物体のほぼ中央（１０７、１０８）において２等分されたアウターシェル（１０１、１０２）とを有している。図１に表されたアセンブリーは、２つの部分（１０３、１０４）の形にアウターシェルを付加的に製造することを含む製造方法を用いて形成してよい。これら２つのアウターシェル部分が組み合わされると、２つのアウターシェル部分は、射出成形（１０６）を含む過程において流動性の材料（たとえば、セラミックスラリー）を射出して入れるのに適する開かれた内部ネガティブキャビティーを有する構造を形成する。アウターシェルの材料は、金属（たとえば、アルミニウム、鋼）、セラミック、熱硬化性ポリマー、エンジニアリング熱可塑性プラスチック、又は他の材料から機械加工で製造してもよし、金属、プラスチック、セラミック、熱可塑性ポリマー又は熱硬化性ポリマーから付加的に製造してもよい。
【０２３３】
モールドと圧縮シェルとを製造した後、熱硬化性のポリマー又は熱硬化性の複合材料ブレンド（１０５）を圧縮シェルの各半分の内側のキャビティーに射出して、硬化するための時間を与えてもよい。硬化性で射出され得るポリマーは、Ａ＋Ｂシリコーン前駆体（たとえば、白金触媒下で得たシロキサン樹脂、湿気で硬化したシリコーン）、熱硬化性ウレタン又は熱硬化性エポキシを含んでいてよく、硬化後には、圧縮シェルと付加的に製造されたモールドとの間の支持層として機能するのに適する。この中間の支持層は、モールドの外側と圧縮シェルの内側とは完全に契合しなければならないという要求を減ずるのに適し、また、本明細書に開示される射出成形のためのアセンブリーにおいて実現される内側層、中間層及び外側層の契合界面を提供するのに適する。インナーモールドの外側とアウターシェルの内側とが契合できる形状でない場合に、該中間層は、このような構造的特徴を有する内側層と外側層との間で等しく荷重を伝達するなどの機能をするのに適する。
【０２３４】
射出のための圧縮シェルとモールドとを組み立てるために、付加的に製造されたモールドの一半分（half）（１０４）は、圧縮シェルの一半分（half）（１０１）の中に置いてもよい。この過程は、圧縮シェルの一半分（１０３）とモールドの一半分（１０２）とに関しても繰り返される。シェルとモールドとを含む完成されたアセンブリーは、一半分（１０１）、一半分（１０４）、ネガティブキャビティー（１０６）、一半分（１０３）、及び一半分（１０２）を特徴とする。完成されたアセンブリーは、射出成形機に適切に装着することができ、射出成形材料を射出して入れることができる。一旦材料をモールドに首尾よく射出すれば、これを、アセンブリーの半分を除去することによって回収することができる。この時点において、圧縮シェルと付加的に製造されたモールドとを再び使用してよいし、また、付加的に製造された圧縮シェルを捨てて、新たにデザインし直してもよい。新たなモールドを選定するときは、付加的に製造される該モールドは、圧縮シェルの内側とおおよそ契合する外側を有するが、モールドの内側は大幅に多様であってよい。
【０２３５】
図２は、２つの部分を有する圧縮シェルを、付加的に製造されたモノリシックモールドを支持するために用いることが可能で、付加的に製造されたモノリシックモールドは射出成形過程の後に溶解により除去される、という態様を示す。溶解により除去され得るモノリシックモールドを創出する能力は、標準的な射出成形に内在する根本的なデザインの問題を解決する。図２は、２つの部分を有する圧縮シェルの内部に置かれたモノリシックモールドを示す。デザイン特徴要素（１１３）は、完全にモールドの上半分に置かれる。もしこのデザイン特徴要素が標準的な射出成形方法を用いて製造されるならば、デザイン特徴要素（１１３）は、金属モールドの２つの半分が分離されたときに砕け散ってしまうであろう。この例は、従来の射出成形法に内在するデザインの限界を明らかにするものである。溶解法によって除去されるモノリシックモールド（１０９）を用いることによって、取り出されるときに砕けない複雑な構造特徴的形状を有する成形体を射出成形によって得ることが可能となる。
【０２３６】
本明細書においては、付加的に製造されたモノリシックモールド（１０９）が開示される。このモールドは、その外側が本明細書に開示されるモールドアセンブリーの容易な組立てや分解に適する一般的な形状を有しながら、製造される最終成形体のネガティブレプリカである内部キャビティー（１１０）を有する。付加的な製造とならんで、２つの一半分（１１５、１１６）からなり、射出成形用のモールドに一般的に用いられる正方形又は長方形の形状に合致する外形を有する圧縮シェルが、金属（たとえば、アルミニウム、鋼）から機械加工で製造され得る。各圧縮シェルの内側は、付加的に製造されたモノリシックモールドの一般的な外形に適合するように、機械加工される。
【０２３７】
モールドと圧縮シェルとを製造した後、ポリマー又はポリマー複合体である中間層（１０８）を、圧縮シェルの各一半分の内側又はモノリシックモールド（１０９）の外表面に入れ込み、乾燥、高硬度化又は硬化のための時間を与える。ポリマー又はポリマー複合体である中間層は、圧縮シェルと付加的に製造されたモールドとの間の支持層として機能する。中間層は、モールドの外側と圧縮シェルの内側とが完全に契合しなければならないという要求を減じ、また、互いに契合できる形状ではないモールドの外側と圧縮シェルの内側との間で等しく荷重を伝達するように機能する。中間層は、付加的に製造されたモールドへの十分な支持を提供するのに十分な厚さを有する一方、モールドが圧縮シェルによって与えられる増大した強度から利益を受けることを可能にするのに十分な薄さを有する。
【０２３８】
射出成形のための圧縮シェルとモールドとを組み立てるために、モールド（１０９）（インナーモールド）は圧縮シェル（アウターシェル）の一半分（１１６）の中に置かれる。シェルとモールドとを有する完成したアセンブリーは、一半分（１１６）、モールド（１０９）、キャビティー（１１０）及び一半分（１１５）を含むのを特徴とする。完成したアセンブリーは、射出成形機に適合することができ、与えられた材料（たとえば、プラスチック材料、セラミック材料）を射出して入れることができる。一旦モールドに首尾よく射出が行なわれると、圧縮シェルは取り外され、モノリシックモールド（１０９）は除去される。この段階で、モノリシックモールド（１０９）は射出材料で満たされている。
【０２３９】
付加的に製造されたモールドを最終的な射出成形体から除去するためには、付加的に製造されたモールドを溶解液の中に沈めることが必要である。この液体として、モールド材料を溶解、分散又は分解することができるが内部にある成形体を傷つけることができないようなものを注意して選択しなければならない。一旦付加的に製造されたモールドが除去されると、射出成形体は溶解液から取り出すことができる。この態様においては、付加的に製造されたモールドは過程中に消費されるので、新たなモノリシックモールドを作成することが必要で、新たに作成したモノリシックモールドを、それぞれのデザインのために既存の圧縮シェルとともに利用することになる。
【０２４０】
図６は、本明細書に開示される、付加的に製造されたコア／シェル モールドの１つの態様を示す。このコア／シェル モールドは、デジタルライトプロジェクション ステレオリソグラフィー法を用いた３Ｄ印刷を用いて形成されたものである。
【０２４１】
ＩＩＩ.  射出成形アセンブリーとその構成要素の製造方法
本明細書において、本明細書に開示される射出成形アセンブリーとその個々の構成要素の製造方法が開示される。他の１つの態様において、本明細書に開示される射出成形アセンブリーのインナーモールド、中間層及びアウターシェルについての、製造、組立て及び／又は分解方法が開示される。
【０２４２】
１つの態様において、射出成形アセンブリーの製造方法が開示され、この製造方法は、（ｉ）単数又は複数の好適な材料を提供し、そして（ｉｉ）単数又は複数の好適な技術を用いて該好適な材料からモールド、中間層、及び／又は外層を製造することを含む。
【０２４３】
１つの態様において、好適な技術は、付加的製造技術（additive manufacturing technique）、従来の製造技術、又はこれらの組み合わせ（すなわちハイブリッド型製造技術）である。
【０２４４】
一定の諸態様において、本明細書に開示される方法は付加的製造方法と射出成形とのプロセス統合を提供し、それにより、改善された形状解像度（geometric resolution）、及び、改善された形状特徴要素設計（geometric feature design）と、高い処理能力（throughout put capability）との組み合わせを可能とする。
【０２４５】
１つの具体的な態様において、インナーモールドは付加的製造方法で製造され、アウターシェルは従来の方法で製造される。
【０２４６】
１つの態様において、可溶性モールドの製造と使用の方法が開示され、可溶性モールドは任意により、周囲を覆う外層を用いる射出成形方法に好適な射出成形アセンブリーの構成要素であり、該射出成形アセンブリーにおいて外層の内側に位置する可溶性モールドは、射出成形方法で充填される内部キャビティーを有する。
【０２４７】
一定の態様において、可溶性モールドの製造方法が付加的製造方法であり、方法がサイズやスケールについて変更可能（scalable）である。１つの具体的な態様において、可溶性モールドは、付加的に製造された可溶性モノリシックポリマーモールドである。
【０２４８】
１つの態様において、付加的に製造された可溶性モノリシックポリマーモールドの製造方法が複数回反復されて、その際の収率が約８０％より高く、より具体的には約８５％又は約８５％以上である。
【０２４９】
１つの具体的な態様において、付加的に製造された可溶性モノリシックポリマーモールドの製造方法が複数回反復されて、そのようなモールドが約１５個から約２０個提供される。
【０２５０】
１つの態様において、付加的に製造された可溶性モノリシックポリマーモールドの製造方法が寸法再現性を有する。
【０２５１】
１つの態様において、本明細書に開示される方法は、伝統的なインベストメント鋳造法の１つ又は２つ以上の工程（コア／ダイ アセンブリー、ワックス オーバー−モールディング、及びセラミック シェリングなどを含む）を省くことを可能にする。
【０２５２】
１つの具体的な態様において、モノリシックモールド（たとえばインナーモノリシックモールド）の製造方法が開示され、この製造方法は、（ｉ）単数又は複数の好適な材料（たとえば溶解液中に任意により溶解するポリマー又はコポリマー材料）を提供し、そして（ｉｉ）単数又は複数の好適な技術を用いて該好適な材料からモノリシックモールドを製造することを含む。１つの具体的な態様において、好適な技術は、単数又は複数の付加的製造方法である。１つの具体的な態様において、付加的製造方法は感光性樹脂ジェッティング又はデジタルライトプロセッシングである。
【０２５３】
１つの具体的な態様において、中間層は、（ｉ）好適な材料（たとえば熱硬化性エラストマー）を提供し、そして（ｉｉ）好適な技術を用いて該好適な材料から中間層を製造することを含む方法により製造され、該好適な技術は鋳造、スプレー、ペイント−オン（paint-on）、真空蒸着、注ぎ込み（pour-in）、射出成形、真空成形、２光子重合、デジタルライトプロジェクション及び生物学的培養法からなる群より選ばれる。この態様において、分子状、オリゴマー状、又は巨大分子状構成成分（たとえば親水性又は疎水性構成成分であるが、これらには限定されない）が、中間層からアセンブリー内層及び／又はアセンブリー外層へ拡散することが好適であり、好適な理由としては、該拡散により、アセンブリー内層及び／又はアセンブリー外層において高硬度化（hardening）、軟化、可塑化、硬化（curing）、部分的溶解、選択的沈殿、重合又は任意の相分離を生じさせ、それにより、粘着性、オムニフォビック（omniphobic）性、選択的可溶性、調節可能な機械的堅牢制、外力に応答する可撓性（responsively compliant）、粘弾性又はエラストマー性を示す挙動が得られる。
【０２５４】
１つの具体的な態様において、射出成形アセンブリーの内側的構成要素、中間的構成要素及び外側的構成要素（すなわちインナーモールド、中間層及びアウターシェル）が、スプレー法、浸漬被覆、射出成形、鋳造法、拡散ベース可塑化（diffusion-based plasticization）、生物学的培養法、デジタルライトプロジェクション及びステレオリソグラフィー、ブロー成形、発泡成形、除去的機械加工（substractive machining）、インベストメント鋳造法及び他の方法からなる群より選ばれる方法又は技術で形成される。
【０２５５】
１つの具体的な態様において、本明細書に開示される射出成形アセンブリーを組み立てる方法が開示され、この方法では、（ｉ）本明細書に開示されるインナーモノリシックモールドを本明細書に開示される中間層の表面にセットし、その際、インナーモノリシックモールドを中間層の上側に配置し、中間層がアウターシェルの内壁を覆い、射出成形中の圧力をモールドの外面に均等に又はより均等に分配するのを補助するのであり；（ｉｉ）したがって、中間層を用いる場合は、インナーモールドの周囲に中間層を形成及び／又は閉鎖し、その後にアウターシェルを閉鎖することにより圧縮シェルを組み立てて射出成形アセンブリーを提供し、これを射出成形に用いて射出成形体（たとえばセラミックコア）を製造する。インナーモノリシックモールドに射出成形した後、圧縮シェルから射出成形体を取り出して溶解液中に浸漬する。溶解液が射出成形体からインナーモノリシックモールドを除去する。
【０２５６】
ＩＶ.  中間成形体の製造方法
本明細書において、成形体の製造方法、より具体的には、鋳造による成形体の製造方法が開示される。一定の諸態様において、本願の製造方法により、中間成形体、すなわち、第２又は最終の成形体を製造するために用いられる成形体が得られる。１つの具体的な態様において、本願の製造方法により、のちに金属部品（たとえばタービンブレード）の鋳造に用いることができるセラミックコアが得られ、該鋳造金属部品は所望の形状を有する。一定の諸態様において、中間成形体は、第２又は最終の成形体を製造するために用いられる前に任意に一定期間貯蔵されてもよい。
【０２５７】
１つの具体的な態様において、本明細書に開示される方法は、セラミック、熱硬化性ポリマー、熱可塑性ポリマー、合金、熱硬化性エラストマー、熱硬化性生物学的材料、又は細胞培養物構成成分からなる成形体の製造への使用に好適である。
【０２５８】
一定の諸態様において、本明細書に開示される方法により、中間成形体（たとえばセラミックコア）を従来の方法よりも短時間で製造することができ、それにより、製造コスト及び新たな設計のリードタイム（lead time）を減少することができる。たとえば、本発明の方法を用いると、ＣＡＤからコア製造までのリードタイムを、複数壁コア（multi-walled core）の場合、約３６週間を約６週間又はそれ未満にまで短縮でき、また、単一壁コア（single walled core）の場合、約３０週間を約６週間又はそれ未満にまで短縮できる。
【０２５９】
１つの態様において、中間成形体（たとえばセラミックコア、コア／シェル モールド）の製造方法が開示され、この製造方法は、（ｉ）好適な材料（「フィードストック」）を提供し；そして（ｉｉ）好適な技術を用いて該好適な材料から中間成形体を製造することを含む。任意により、中間成形体を用いて最終成形体（たとえばタービンブレードなどの鋳造金属部品）を製造する。
【０２６０】
１つの具体的な態様において、中間成形体はセラミックコアであり、フィードストックはセラミックスラリーであり、そして好適な技術は射出成形である。一定の諸態様において、射出成形は本明細書に開示される射出成形アセンブリーを用いる。１つの具体的な態様において、射出成形アセンブリーの構成要素としてのモールド（たとえばインナーモールド）は、付加的に製造された可溶性モノリシックポリマーモールドである。
【０２６１】
他の１つの態様において、セラミックグリーン体の製造方法が開示され、この製造方法は以下の工程を含む。（i）流動性セラミック組成物を、内部キャビティーを含む可溶性モールド（たとえば付加的に製造された可溶性モノリシックポリマーモールド）の中に射出し、但し該可溶性モールドは本明細書に開示される射出成形アセンブリーの内部に存在し；（ｂ）流動性セラミック組成物を内部キャビティー内で放置することにより固化させてセラミックグリーン体を形成し；（ｃ）射出成形後に射出成形アセンブリーを分解し；（ｄ）射出成形後の可溶性インナーモールドを水又は溶媒中に浸漬し、可溶性成分が除去されて分離されたセラミックグリーン体が得られるまで放置し、そして、任意により；（ｅ）分離されたセラミックグリーン体を更に加工してセラミックコアを得る。
【０２６２】
１つの態様において、工程（ｅ）における更なる加工が、（ｉ）セラミックグリーン体を処理してバインダーを除去してセラミックブラウン体を得；そして（ｉｉ）セラミックブラウン体を焼結により緻密化して、所望の形状と内部構造を有するセラミック焼結体すなわちセラミックコアを製造することを含む。可溶性キャリア相を選択的に除去することが、射出成形後のセラミックグリーン体の中に多孔性と開放内部チャンネルを形成して、焼結工程中に揮発性分解産物を外部に逃がすために好適である。多孔性は、たとえばＸ線回折により測定できる。
【０２６３】
１つの態様において、バインダー除去の方法は、浸漬ベース（溶媒）バインダー除去、溶媒蒸気によるバインダー除去、熱によるバインダー除去（ポリマー焼却）、触媒作用によるバインダー除去、真空によるバインダー除去、毛管作用（wicking）によるバインダー除去、又はこれらの組み合わせである。１つの具体的な態様において、バインダー除去は、溶媒によるバインダー除去を行なった後に熱によるバインダー除去を行なうことを含む。
【０２６４】
１つの具体的な態様において、バインダー除去は溶媒を用いるバインダー除去であり、この方法は、セラミックグリーン体を水又は有機溶媒（たとえばエタノール）中に適切な時間浸漬し、１つ又は２つ以上の不均一相の選択的溶解により、グリーン体から可溶性キャリア相を除去し、同時に不溶性ポリマーを残留させることを含む。１つの具体的な態様において、セラミックグリーン体は、溶媒によるバインダー除去の後で焼結の前の時点で乾燥させる。一定の諸態様において、溶媒によるバインダー除去は、液体ではなく気体を用いる。
【０２６５】
他の１つの態様において、バインダー除去は熱によるバインダー除去であり、処理方法は、キャリア／バインダーの蒸発温度よりも高い温度でセラミックグリーン体を加熱することを含み、より具体的には、約１００℃と約６００℃の間の温度で、適切な時間加熱することを含む。１つの態様において、適切な時間は、約１０時間より長く、約２０時間より長く、約３０時間より長く、約４０時間より長く、約５０時間より長く、又は約６０時間より長い。
【０２６６】
１つの態様において、バインダー除去は、溶媒によるバインダー除去を行なった後に熱によるバインダー除去を行なうことを含む。
【０２６７】
焼結の条件は、用いるセラミック粉末のタイプと電子特性に依存し、その結果、セラミック射出成形（ceramic injection molded; CIM）された構成要素が得られる。１つの態様において、焼結は、セラミックグリーン体を約１２００℃と約１６００℃の間の温度に加熱してセラミックブラウン体を製造することを含む。
【０２６８】
一定の諸態様において、１種又は２種以上の化学的添加剤又は機械的拘束器具を用いて、バインダー除去工程と焼結工程中にセラミックグリーン体の形状と寸法を維持する。１つの具体的な態様において、焼結されたセラミックコアを１種又は２種以上の更なる加工方法に付し、該更なる加工方法としては、仕上げ、機械的加工、研磨、熱処理、ひずみ取り（straightening）、及び電気めっきが挙げられるが、これらに限定されない。
【０２６９】
１つの具体的な態様において、バインダー除去と焼結の前に輪郭補正工程（profile correction step）を用いる。
【０２７０】
他の１つの具体的な態様において、本明細書に開示される方法は、流動性セラミック組成物への加熱と加圧によりセラミックグリーン体を製造し、その後それを水又は溶媒条件中に浸漬することを含む。射出成形後の可溶性インナーモールドの浸漬溶解、及び、任意の水又は溶媒によるセラミックグリーン体のバインダー除去の間、セラミックコアの射出が同時に生じてもよく、又は後の工程で生じてもよい。バインダー除去の間、セラミックスラリーのバインダーの可溶性成分が除去され、気孔チャンネルの組織網が現われて、残りの可溶性成分の除去が可能となる。次に、水又は溶媒でバインダー除去されたグリーン状態セラミックコアを焼結に付し、これにより熱によるバインダー除去（セラミックスラリーの残留有機成分の除去）が生じてもよく、その結果、セラミックブラウン体が得られる。バインダー除去工程の終了後、焼結を行なう。
【０２７１】
一定の諸態様において、本発明の方法は更に、たとえばセラミックスラリーの成分を混合することにより、セラミックスラリーを調製することを含む。
【０２７２】
他の１つの態様において、セラミックコア又はセラミックコア／シェルの製造方法が開示され、この製造方法は以下の工程を含む。（ｉ）流動性セラミック組成物を、内部キャビティーを含む可溶性モールドの中に射出し、但し該可溶性モールドは本明細書に開示される射出成形アセンブリーの内部に存在し；（ｂ）流動性セラミック組成物を内部キャビティー内で放置することにより固化させてセラミックグリーン体を形成し；（ｃ）射出成形後に射出成形アセンブリーを分解し；（ｄ）射出成形後の可溶性インナーモールドを水又は溶媒中に浸漬し、可溶性成分が除去されて分離されたセラミックグリーン体が得られるまで放置し；そして、（ｅ）分離されたセラミックグリーン体を更に加工してセラミックコアを得て、その際、セラミックグリーン体への更なる加工のために本明細書に開示されるいずれの方法も用いることができる。
【０２７３】
１つの具体的な態様において、ワックスによるシェル形成（wax-shelling）を含まないコア／シェルの形成方法が開示される。
【０２７４】
一定の諸態様において、中間成形体（たとえばセラミックコア）の製造方法はサイズやスケールについて変更可能であり、本明細書に開示される方法を用いることにより、ＣＡＤからコア製造までのリードタイムを、複数壁コア（multi-walled core）の場合、約３６週間を約６週間又はそれ未満にまで短縮でき、また、単一壁コア（single walled core）の場合、約３０週間を約６週間又はそれ未満にまで短縮できる。１つの具体的な態様において、中間成形体の製造方法は、鋳造ターボ機械部品について、サイズやスケールについて変更可能な複雑形状をデザインすることを間接的に可能にする。
【０２７５】
中間成形体（たとえばセラミックコア）の製造方法は好適な製造条件下で行なわれる。１つの具体的な態様において、好適な製造条件には、射出温度、射出圧力、射出速度、射出時間、保持時間、保持圧力、等が含まれる。
【０２７６】
１つの態様において、射出成形方法は、低圧射出成形、中圧射出成形、又は高圧射出成形である。
【０２７７】
１つの態様において、射出成形のプロセス条件は、硬化条件又は固化条件と同じか又は類似している。他の１つの態様において、１つ又は２つ以上の射出成形条件は、１つ又は２つ以上の硬化条件（たとえば温度、圧力、時間、等）と異なる。
【０２７８】
一定の諸態様において、モールド（たとえばインナーモールド、そして、より具体的には、付加的に製造された可溶性モノリシックポリマーモールド）を提供する際、冷却されていてもよく、室温でもよく、加熱されていてもよい。諸態様において、可溶性モールドは、約２０分から約８０分の間、より具体的には約３０分から約６０分の間、更により具体的には約３０分又は約６０分で溶解する。
【０２７９】
射出温度は様々の温度から選択できる。１つの態様において、射出温度は、約０℃〜約３００℃の範囲、より具体的には約１５℃〜約２００℃の範囲、より具体的には約２０℃〜約１４０℃の範囲である。
【０２８０】
射出時間は様々の時間から選択できる。射出時間は、１００ミリ秒〜１分の範囲、より具体的には５００ミリ秒〜４５秒の範囲、より具体的には１秒〜約３０秒の範囲である。
【０２８１】
１つの具体的な態様において、射出温度は、約０℃と約２０℃の間、約２０℃と約４０℃の間、約４０℃と約６０℃の間、約６０℃と約８０℃の間、約８０℃と約１００℃の間、約１００℃と約１２０℃の間、又は約１２０℃と約１４０℃の間である。
【０２８２】
１つの具体的な態様において、射出温度は室温、すなわち約２０℃と約２５℃の間である。
【０２８３】
射出圧力は様々の圧力から選択できる。１つの具体的な態様において、セラミックスラリーの射出圧力は、約１Ｐａ〜約１ＧＰａの範囲、より具体的には約１００Ｐａ〜約１，０００ＭＰａの範囲、より具体的には約０．１ＭＰａ〜約５０ＭＰａの範囲である。
【０２８４】
射出された材料の硬化時間又は固化時間は、様々の時間から選択できる。１つの具体的な態様において、硬化時間又は固化時間は、用いるセラミックバインダーの種類に依存して、１秒〜２日の範囲、より具体的には、約１秒、約１０秒、約３０秒、約６０秒、約５分、約１０分、約３０分、約１時間、約３時間、約６時間、約１２時間、約１８時間、約２０時間、又は約２４時間である。
【０２８５】
硬化温度は様々の温度から選択できる。１つの態様において、低圧での射出成形を行なって流動性セラミックスラリーをモールドに導入し、そして、セラミックスラリーの硬化温度は射出温度よりも高温である。
【０２８６】
一定の諸態様において、セラミックコアを一定時間貯蔵した後に使用する。１つの具体的な態様において、セラミックコアは、その物理的特性又は成形特性の９９％を超える部分又は９５％を超える部分を失うことなく、貯蔵することができる。
【０２８７】
１つの具体的な態様において、本明細書に開示される方法は、１つ又は２つ以上の望ましい特性を有するセラミックコアを提供し、該望ましい特性は以下の項目内容を含むが、これらに限定されない。（ｉ）高温での溶融合金の鋳造に耐える好適なグリーン体強度；（ｉｉ）低い熱膨張係数；（ｉｉ）高い寸法精度；（ｉｉｉ）低減されたボイド；（ｉｖ）高い耐クリープ性；（ｖ）高い粉砕性；（ｖｉ）高い多孔性；（ｖｉｉ）低減された収縮率；（ｖｉｉｉ）均一な収縮率；（ｉｘ）亀裂や欠陥が少ないこと。特性の相対的評価（すなわち高い及び低い）について、比較対象は従来の方法で製造されたセラミックコアである。
【０２８８】
１つの具体的な態様において、本明細書に開示される方法が提供するセラミックコアについては、焼結後の曲げ強度が１００ｐｓｉ〜５，０００ｐｓｉの範囲、より具体的には１００ｐｓｉ〜１，０００ｐｓｉの範囲、より具体的には１００ｐｓｉ〜５００ｐｓｉの範囲である。
【０２８９】
１つの具体的な態様において、本明細書に開示される方法が提供するセラミックコアの内部気孔率（internal porosity）は、焼結前の空気透過性が１．０×１０−４ｃｍ２／（ｓｅｃ−ａｔｍ）〜９．０×１０−１ｃｍ２／（ｓｅｃ−ａｔｍ）の範囲、より具体的には１．０×１０−３ｃｍ２／（ｓｅｃ−ａｔｍ）〜７．０×１０−１ｃｍ２／（ｓｅｃ−ａｔｍ）の範囲、より具体的には１．０×１０−２ｃｍ２／（ｓｅｃ−ａｔｍ）〜５．０×１０−１ｃｍ２／（ｓｅｃ−ａｔｍ）の範囲となるものである。
【０２９０】
１つの具体的な態様において、本明細書に開示される方法が提供するセラミックコアの開放気孔率（open porosity）は約５０％未満、約４０％未満、約３５％未満、約３０％未満、約２５％未満、又は約２０％未満である。
【０２９１】
更なる１つの具体的な態様において、本明細書に開示される方法が提供するセラミックコアは、均一な収縮率又は低減された収縮率を示す。１つの態様において、本明細書に開示される方法が提供するセラミックコアは、焼結後の線収縮率が０．１％〜１０％の範囲、より具体的には１％〜５％の範囲、より具体的には１．５％〜３．７５％の範囲である。
【０２９２】
１つの態様において、本明細書に開示される方法が複数回反復される。１つの具体的な態様において、本願の方法が複数回反復され、再現性のある収縮率を有する複数のセラミックコアが製造される。１つの具体的な態様において、反復された本願の方法の収率（yield）は約７０％より大きく、約７５％より大きく、約８０％より大きく、約８５％より大きく、又は約９０％より大きい。
【０２９３】
１つの態様において、セラミックコアは、更にシェルを含むセラミックシステムすなわちモールドの一部である。１つの具体的な態様において、シェルの製造方法が開示され、たとえば、セラミックコアが消失性材料（sacrificial material）（ワックスなど）である場合、セラミックスラリー組成物又は他の原料をセラミックコアに塗布することによりシェルを形成できる。形成したシェルを乾燥させて高硬度化させ、一方、消失性材料を除去する。この態様において、シェルの物理的特性は更なる加工に耐えるのに充分であることが必要である。
【０２９４】
１つの具体的な態様において、固形粒子状成分とキャリア相成分を含むセラミックスラリーを本明細書に開示される射出成形アセンブリー中に射出して中間成形体を形成する。任意により、気孔増加用成分（pore former）又は他の添加剤をセラミックスラリー組成物に更に加えてもよい。１つの態様において、本明細書に開示されるセラミックスラリー組成物が使用される。
【０２９５】
たとえば、ポリエチレングリコール（水に可溶性である）とポリ（ビニルブチラール）（一般に水に不溶性である）とを含むキャリアブレンドを、成分の質量比を約０．１：１、約０．３３：０．６７、約１：１、約０．７５：約０．２５、又は１：０．１として用いて調製することができる。射出した後、射出後のグリーン状態の中間成形体を、約１時間〜約７２時間の範囲内で水に浸漬してポリエチレングリコール相を除去して、シリカ、アルミナ又はケイ酸ジルコニウムの固形物とポリ（ビニルブチラール）バインダーとを含む半多孔性のグリーン状態中間成形体を得ることができる。焼結すると、ポリ（ビニルブチラール）バインダーが分解し、中間成形体内部の開放通路（open passage）から外部へ逃げる。
【０２９６】
１つの具体的な態様において、気孔増加用成分をセラミックスラリーのキャリアと固体成分に加えてもよく、これにより、内部多孔性、気孔サイズ分布、及び焼結中のコア内部からの外部焼結炉雰囲気へのアクセスを増加し、また、最終的な焼結コアの機械強度を調節できる。本明細書に開示されるセラミックスラリーに使用するのに好適な気孔増加用成分の例としては、融点が約−５０℃〜約２００℃の範囲、より具体的には約−２０℃〜約１５０℃の範囲、より具体的には約−１０℃〜約１２０℃の範囲であり、且つ、沸点が約７０℃〜約４５０℃の範囲、より具体的には約１００℃〜約４００℃の範囲、より具体的には約１２０℃〜約３７５℃の範囲、より具体的には約２００℃〜約３７５℃の範囲、より具体的には約２５０℃〜約３７５℃の範囲である有機固体が挙げられる。更に、気孔増加用成分は、コア焼結加工中に温度上昇につれて徐々に揮発又は燃焼することが好ましく、また、複数の気孔増加用成分をセラミックスラリー組成物に加えてもよく、それにより、温度上昇に伴うセラミックコア成分の質量減少が直線性に近づくように調節できる。
【０２９７】
一定の諸態様において、本明細書に開示される方法は、セラミックコアなどの中間成形体の製造において金属器具（metal tooling）の必要性を取り除く（一方、従来の方法を用いる製造においては、金属器具によると数日、数週間、数カ月、約半年から１年近く、又は数年もかかることがある）。このことは、本明細書に開示される方法のより幅広い利点の１つであり、これにより、従来の又は未来のインベストメント鋳造法における製造工程数を減少することができ、また、製造コストの低減、及び新たなデザインのためのリードタイム（lead time）の減少を可能にする。
【０２９８】
これらのセラミックコアは、単独で又は鋳造アセンブリーの一部として、所望の形状を有する鋳造金属部品（たとえばタービンブレード）の製造に用いることができる。セラミックコアは、鋳込み工程後の鋳造アセンブリーから物理的又は化学的工程で除去することができる。
【０２９９】
１つの態様において、本明細書に開示される方法は、アウター鋳造シェル、中間層、及び／又はインナーモールドの１つ又は２つ以上を溶解除去することを更に含む。
【０３００】
ＩＶ.  中間成形体
ここに開示されるのは、成形体（たとえばセラミックコア）であり、そして、具体的には、射出成形法、本明細書に開示されるモールド及び／又は射出成形アセンブリーを用いて形成された中間成形体（たとえばセラミックコア）であって、最終成形体の製造での使用に好適な中間成形体である。
【０３０１】
１つの具体的な態様において、成形体又は中間成形体が、本明細書に開示されるモールドを用いて形成され、より具体的には、以下の特徴のうちの１つ又は２つ以上を有するモールドを用いて形成される。（ｉ）可溶性である；（ｉｉ）付加的に製造される；及び（ｉｉｉ）モノリシックである。
【０３０２】
１つの具体的な態様において、成形体又は中間成形体が、本明細書に開示される射出成形アセンブリーを用いて形成され、より具体的には、以下の構成要素を含む射出成形アセンブリーを用いて形成される。（ｉ）以下の特徴のうちの１つ又は２つ以上を有するインナーモールド：可溶性である、付加的に製造される、及びモノリシックである；（ｉｉ）任意により、インナーモールドを包む中間層；及び（ｉｉｉ）任意により、中間層を取り囲むアウターシェル。任意により、中間層、アウターシェル、又はその両方が、以下の特徴のうちの１つ又は２つ以上を有する：可溶性である、及び、付加的に製造される。
【０３０３】
１つの具体的な態様において、本明細書に開示される中間成形体（たとえばセラミックコア）は、ターボ機械用途に用いられる部品を形成するための使用に好適である。ターボ機械用途としては、ロケットエンジン部品、ジェットエンジン部品（たとえばタービンブレード又はタービンベーン）、及び産業用ガスタービン部品が挙げられるが、これらに限定されない。
【０３０４】
１つの態様において、本明細書に開示される中間成形体（たとえばセラミックコア）は、ターボ機械用途に用いられる金属部品を鋳造で製造する（すなわち鋳造金属部品を製造する）ための使用に好適である。金属はいかなる好適な金属も使用でき、合金又は超合金でもよい。１つの態様において、セラミックコアは、単結晶ニッケルベース超合金からなる部品、一方向凝固超合金からなる部品、及び等軸結晶超合金からなる部品をインベストメント鋳造するための使用に好適である。
【０３０５】
１つの具体的な態様において、成形体又は中間成形体はタービンブレードのエアフォイル部品の製造に用いるためのセラミックコアである。
【０３０６】
１つの具体的な態様において、成形体又は中間成形体は、２次元のセラミックコア又は３次元のセラミックコア、すなわち、単一壁セラミックコア又は複数壁セラミックコアである。
【０３０７】
１つの好ましい態様において、成形体又は中間成形体は、従来の方法（たとえば２つ又は３つ以上の構成要素を含むインナーモールドを用いる射出成形）により製造されたセラミックコアに比べて、改善された形状解像度と複雑性によって特徴付けられるセラミックコアである。一定の諸態様において、セラミックコアは、最終成形品（たとえばタービンブレード）の空気冷却の改善を可能にする。
【０３０８】
一定の諸態様において、１つ又は２つ以上の望ましい特性により特徴付けられるセラミックコアが開示され、該望ましい特性は以下の項目内容を含むが、これらに限定されない。（ｉ）溶融合金の鋳造に耐える好適なグリーン体強度；（ｉｉ）低い熱膨張係数；（ｉｉ）高い寸法精度；（ｉｉｉ）低減されたボイド；（ｉｖ）高い耐クリープ性；（ｖ）高い粉砕性；（ｖｉ）高い多孔性；（ｖｉｉ）低減された収縮率；（ｖｉｉｉ）均一な収縮率；及び（ｉｘ）亀裂や欠陥が少ないこと。特性の相対的評価（すなわち高い及び低い）について、比較対象は従来の方法で製造されたセラミックコアである。
【０３０９】
１つの具体的な態様において、本明細書に開示されるセラミックコアは、焼結後の曲げ強度が１００ｐｓｉ〜５，０００ｐｓｉの範囲、より具体的には１００ｐｓｉ〜１，０００ｐｓｉの範囲、より具体的には１００ｐｓｉ〜５００ｐｓｉの範囲であることにより特徴付けられる。
【０３１０】
他の１つの具体的な態様において、本明細書に開示されるセラミックコアについては、気孔率（porosity）が、焼結前の空気透過性が１．０×１０−４ｃｍ２／（ｓｅｃ−ａｔｍ）〜９．０×１０−１ｃｍ２／（ｓｅｃ−ａｔｍ）の範囲、より具体的には１．０×１０−３ｃｍ２／（ｓｅｃ−ａｔｍ）〜７．０×１０−１ｃｍ２／（ｓｅｃ−ａｔｍ）の範囲、より具体的には１．０×１０−２ｃｍ２／（ｓｅｃ−ａｔｍ）〜５．０×１０−１ｃｍ２／（ｓｅｃ−ａｔｍ）の範囲となるものであることにより特徴付けられる。
【０３１１】
他の１つの具体的な態様において、本明細書に開示されるセラミックコアは、開放気孔率が約５０％未満、約４０％未満、約３５％未満、約３０％未満、約２５％未満、又は約２０％未満であることにより特徴付けられる。
【０３１２】
更なる１つの具体的な態様において、本明細書に開示されるセラミックコアは、従来のセラミックコアに比べて、低減された収縮率を示すことにより特徴付けられる。１つの態様において、セラミックコアは、焼結後の線収縮率が約０．１％〜約１０％の範囲、より具体的には約１％〜約５％の範囲、より具体的には約１．５％〜約３．７５％の範囲であることにより特徴付けられる。
【０３１３】
任意により、中間成形体（たとえばセラミックコア）がモールド（たとえば本明細書に記載される可溶性モールドなど）の中に含まれる。他の諸態様において、中間成形体は、ポリマーモールドから、たとえば可溶性ポリマーモールドを溶解させることにより分離される。
【０３１４】
中間成形体（たとえばセラミックコア）の組成は様々な組成から選択できる。１つの具体的な態様において、中間成形体はセラミックスラリー組成物から形成されるセラミックコアであり、該セラミックスラリー組成物は、以下の成分カテゴリーのうちの１つ又は２つ以上の組み合わせを含む：キャリア構成成分、セラミック粒子、気孔増加用成分、及び添加剤。
【０３１５】
１つの態様において、セラミックスラリー組成物は少なくとも１種のキャリアを含む。キャリアの組成は様々な組成から選択できる。
【０３１６】
１つの態様において、本明細書に開示されるセラミックスラリーに用いるのに好適なキャリアの例としては、熱可塑性ポリマー又は熱可塑性直鎖状オリゴマーが挙げられる。熱可塑性ポリマー又は熱可塑性直鎖状オリゴマーの例としては以下のものが挙げられる：パラフィンワックス、ポリエチレン、炭化水素ワックス、石炭由来ワックス、蜜蝋などの天然ワックス、カーボワックス（carbowax）、直鎖状ポリエチレングリコール、分岐鎖状ポリエチレングリコール、直鎖状ポリプロピレングリコール、分岐鎖状ポリプロピレングリコール、短鎖オリゴマー状ポリ−アルファオレフィン、ポリイソブチレン、直鎖状熱可塑性有機化合物、ポリスチレン、ポリスチレン／キシレン  ブレンド、ラジカル重合で形成されたポリオレフィン、アルファ−メチルスチレン、ポリ（メチルアクリレート）、ポリ（ブチルメタクリレート）、ポリ（ビニルブチラール）、直鎖状又は分岐鎖状（メタ）アクリルポリマー、熱可塑性脂肪族ポリウレタン、及び非晶質又は半結晶性脂肪族ポリエステル（ポリカプロラクトンなど）。
【０３１７】
１つの態様において、本明細書に開示されるセラミックスラリーに用いるのに好適な直鎖状、熱可塑性、又は分岐鎖状ポリマーを含むキャリアについては、分子量が約１００ｇ／ｍоｌと約１，０００，０００ｇ／ｍоｌの間、より具体的には約３００ｇ／ｍоｌと約１０００００ｇ／ｍоｌの間、より具体的には約１，０００ｇ／ｍоｌと約１０，０００ｇ／ｍоｌの間であってよい。本明細書に開示されるセラミックスラリーに用いるのに好適な直鎖状、熱可塑性、又は分岐鎖状ポリマーのガラス転移温度は、約−１１０℃〜約５００℃の範囲、より具体的には約−１１０℃〜約２００℃の範囲、より具体的には−１１０℃〜約１３０℃の範囲であってよい。本明細書に開示されるセラミックスラリーに用いるのに好適な直鎖状、熱可塑性、又は分岐鎖状ポリマーの結晶融解相転移温度（crystalline melt transition）は、約−８０℃〜約５００℃の範囲、より具体的には約−５０℃〜約２２０℃の範囲、より具体的には約０℃〜約１５０℃の範囲、より具体的には約２０℃〜約１３０℃の範囲であってよい。
【０３１８】
１つの態様において、パラフィンワックスを含むキャリアの例としては、飽和及び不飽和炭化水素であって、炭素数が８〜５００、より具体的には炭素数が１２〜１００、より具体的には炭素数が１５〜６０、より具体的には炭素数が１８〜４０のものが挙げられる。使用に好適なパラフィンワックスの溶融温度は約−５０℃〜約１５０℃の範囲、より具体的には約０℃〜約１４０℃の範囲、より具体的には２０℃〜約１３０℃の範囲である。
【０３１９】
１つの態様において、硬化性又は熱硬化性キャリアは、ペンダント反応性官能基を有するモノマー性、オリゴマー性又はポリマー性の構成成分を含み、該構成成分の分子量は約１００ｇ／ｍоｌ〜約１，０００，０００ｇ／ｍоｌの範囲、より具体的には約１００ｇ／ｍоｌ〜約１００，０００ｇ／ｍоｌの範囲、より具体的には約１３０ｇ／ｍоｌ〜約１０，０００ｇ／ｍоｌの範囲である。
【０３２０】
キャリアはブレンドして組成物（formulation）であってもよく、該組成物は焼結中に加熱されると、温度上昇と共に徐々に分解して、熱重量分析実験で「％質量減少 対 温度」をプロットして得られる曲線の一次導関数が一定値に接近するものでよい。
【０３２１】
１つの態様において、キャリアは、ブレンドされて組成物（formulation）となった熱可塑性ポリマー又はワックスであってもよく、該組成物は、高温で均一又は可溶性ブレンドを形成し、また、低温で混ざり合わないものであってよい。１つの態様において、本明細書に開示されるセラミックスラリーの射出後の冷却時に、射出後グリーン状態中間成形体を、水又は有機溶媒を含む液体浴に浸漬し、これにより、１又は２つ以上の不均一相が選択的に溶解され、こうして、射出後グリーン状態中間成形体から可溶性キャリア相が除去され、一方、不溶性ポリマーが残留する。可溶性キャリア相の選択的除去は、射出成形後のグリーン状態成形体の中に多孔性と開放内部チャンネルを形成して、焼結工程中に揮発性分解産物を外部へ逃がすために好適である。
【０３２２】
たとえば、ポリエチレングリコール（水に可溶性である）とポリ（ビニルブチラール）（一般に水に不溶性である）とを含むキャリアブレンドを調製し、その際、成分の質量比を約０．１：１、約０．３３：０．６７、約１：１、約０．７５０．２５、又は約１：０．１とすることができる。射出した後、射出後のグリーン状態の中間成形体を、１時間〜７２時間の範囲内で水に浸漬してポリエチレングリコール相を除去して、シリカ、アルミナ又はケイ酸ジルコニウムの固形物とポリ（ビニルブチラール）バインダーとを含む半多孔性のグリーン状態中間成形体を得ることができる。焼結すると、ポリ（ビニルブチラール）バインダーが分解し、中間成形体内部の開放通路から外部へ逃げる。
【０３２３】
１つの態様において、本願で用いるのに好適な熱硬化性キャリアの例としては、モノマー性及び／又はオリゴマー性前駆体が挙げられる。モノマー性及び／又はオリゴマー性前駆体は１つ又は２つ以上の反応性官能基を有し、但し、モノマー性及び／又はオリゴマー性前駆体の種類により、該１つ又は２つ以上の反応性官能基の数はｎ＝１〜ｎ＝５０の範囲にあるか又はそれより大きい。モノマー性及び／又はオリゴマー性前駆体から形成される硬化性組成物（curable formulation）は、たとえば、前駆体やその組成物（formulation）の調製に用いる１つ又は２つ以上の反応性官能基によって官能性の程度を変化させることにより調節することができる。
【０３２４】
１つの態様において、本願で用いるのに好適な熱硬化性キャリアの熱機械的及び物理的特性を、分子に１つ又は２つ以上のモイエティー（moiety）を含ませることにより調節することができ、該１つ又は２つ以上のモイエティーの例としては、環状脂肪族結合／リンカー基、及び、立体障害性モイエティー及び／又は立体障害性置換基が挙げられ、該環状脂肪族結合／リンカー基は靭性、剛性、ＵＶ耐性及び耐熱性を与えることができ、また、該立体障害性モイエティー及び／又は立体障害性置換基は、高分子の配列を阻害／制御して、重合により非晶質の材料、複合材料、及びそれらの組成物を提供でき、また、高い光学的透明性を提供できる。
【０３２５】
１つの態様において、本願で用いるのに好適な熱硬化性キャリアは、結合を形成又は含有し得るモイエティー及び／又は置換基を含み、該モイエティー及び／又は置換基の例としては、ウレタン基、アミド基、チオウレタン基及びジチオウレタン基が挙げられ、これらの基は分子内水素結合を可能にし、靭性と剛性を増加するために使用できる。更に他の諸態様において、エステル結合、ベータ−アミノエステル結合、カーボネート結合、シリルエーテル結合又は他のリンカー基を前駆体に選択的に含ませることにより、環境分解時間と溶媒吸収性を制御できる。環境分解時間と溶媒吸収性は、ペンダント親水性又は疎水性基を材料組成物に導入することによっても調節することができる。
【０３２６】
１つの態様において、本願で用いるのに好適な熱硬化性キャリアは、たとえば、メルカプト、アルケン、（メタ）アクリレート、アルキン、アミン及びエポキシで官能化されたモノマー性及びオリゴマー性構成成分又はその混合物から調製できる。硬化性組成物（curable formulation）に存在するモノマー性及び／又はオリゴマー性前駆体の化学量論的モル比の範囲は、約１．００：４．００、約１．００：３．００、約１．００：２．２０、約１．００：２．００、約１．００：１．００、約１．００：０．９７、約１．００：０．９５、約１．００：０．９０、約１．００：０．５０、約１．００：０．３３、約１．００：０．２５、及び約１．００：０．２０とすることができる。
【０３２７】
１つの態様において、モノマー性及び／又はオリゴマー性前駆体から形成された熱硬化性キャリアは、紫外線（ＵＶ）光、熱、酸又は塩基により触媒される硬化方法、又はこれらの組み合わせを適用することにより硬化することができる。硬化した組成物（formulation）を性能特徴付け分析に付し、その後、たとえば、公知の付加的製造方法（たとえばステレオリソグラフィーによる付加的用途）、及びコーティング用途などに使用できる。
【０３２８】
１つの態様において、熱硬化性キャリアは、熱硬化性キャリア組成物（formulation）に種々の量の開始剤又は触媒を添加して用いて調製することができ、該開始剤又は触媒はモノマー性及び／又はオリゴマー性前駆体の間の付加反応を促進し、この付加反応は任意による熱エイジング工程実施の前または実施中に行なわれる。代表的な付加反応の例としては、フリーラジカルで開始されるチオール−エン付加反応、塩基で触媒されるマイケル付加反応、及び塩基で触媒されるチオール−エポキシ付加反応が挙げられるが、これらに限定されない。
【０３２９】
１つの態様において、ＵＶ硬化性となるように設計された熱硬化性キャリアには、光開始剤も加えることができる。たとえば、フリーラジカル開始剤をアクリレート含有組成物（formulation）及び選択されたチオール−エン組成物（formulation）に加えることができる。代表的な光開始剤の例としては以下のものが挙げられるが、これらに限定されない：２，２−ジメトキシ−２−フェニルアセトフェノン（ＤＭＰＡ）及びジフェニル（２，４，６−トリメチルベンゾイル）ホスフィンオキサイド（ＴＰＯ）。ＵＶ硬化性組成物（formulation）に添加することができる光開始剤の量は、約０．００１重量％〜約１０重量％の範囲内であってよい。いくつかの諸態様においては、硬化性組成物に添加することができる光開始剤の量は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、及び約５．００重量％であってよい。いくつかの諸態様においては、フリーラジカル阻害剤（その非限定的な例は、４−メトキシフェノール及び１，４−ヒドロキノンである）を、約０．０１〜約２，０００ｐｐｍの範囲の濃度になるように硬化性組成物に添加することができる。いくつかの諸態様においては、添加するフリーラジカル阻害剤の濃度は、約５００ｐｐｍ、約１，０００ｐｐｍ、又は約１５００ｐｐｍであってよい。
【０３３０】
１つの態様において、熱硬化性であるように設計された熱硬化性キャリア（たとえば、チオール−エポキシ、アミン−エポキシ又はアルコール−エポキシを主体とする組成物などの、熱開始ラジカル連鎖重合プロセス又は塩基で触媒されるプロセスで硬化する組成物）には、熱フリーラジカル開始剤又は３級アミン触媒を添加して硬化の触媒としてもよい。代表的な熱フリーラジカル開始剤の非限定的な例として、ベンゾイルパーオキサイド（ＢＰＯ）及びアゾビスイソブチロニトリル（ＡＩＢＮ）が挙げられる。熱フリーラジカル開始剤は、ラジカル開始付加反応において、たとえば、熱エージングの間に、触媒として機能する。硬化性組成物に添加される熱フリーラジカル開始剤の量は、約０．００１重量％〜約１０重量％の範囲内であってよい。いくつかの態様においては、硬化性組成物に添加される熱フリーラジカル開始剤の量は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、又は約５．００重量％であってよい。３級アミン塩基触媒は、たとえばマイケル付加反応及び／又はチオール−エポキシ反応又は関連する反応において、熱エージングの間に、触媒として用いることができる。
【０３３１】
硬化性組成物に添加することができる３級アミン塩基触媒の量は、約０．０１重量％〜約１０重量％の範囲内であってよい。いくつかの態様においては、硬化性組成物に添加することができる３級アミン塩基触媒の量は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、又は約５．００重量％であってよい。
【０３３２】
本願で用いるのに好適な熱硬化性キャリアを硬化するために、それを完全に硬化し又は実質的に硬化するための重合反応を行なう。ここで、「実質的に」とは、架橋の百分率が少なくとも約８０％、約８５％、約９０％、約９１％、約９２％、約９３％、約９４％、約９５％、約９６％、約９７％、約９８％又は約９９％であることを意味する。
【０３３３】
１つの態様において、本願で用いるのに好適な熱硬化性キャリアは、硬化性組成物を硬化するための１種又は２種以上の化学触媒（たとえば、酸触媒又は塩基触媒）を用いて、一定の時間にわたり化学的に硬化できるように設計されている。該１種又は２種以上の化学触媒は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、又は約５．００重量％の濃度で添加することができる。完全な硬化を達成するために必要な時間は、添加される触媒の濃度と、当該組成物に経時的に生ずる架橋反応の化学的性質とに応じて変動する。ある例においては、その工程は、熱を組成物に加えることによって駆動することができる。
【０３３４】
一定の諸態様において、本願で用いるのに好適な熱硬化性キャリアは、硬化された後には、未反応の、又は部分的に反応した、又は完全に反応した官能基／置換基を有していてよい。代表的な官能基の非限定的な例として、チオール、アルケン、アルキン、ヒドロキシル、カルボン酸、アクリレート、イソシアネート、イソチオシアネート、アミン、エポキシ、ジエン／親ジエン体、ハロゲン化アルキル、カルボン酸無水物、アルデヒド及びフェノール基が挙げられる。
【０３３５】
１つの態様において、本願で用いるのに好適な熱硬化性キャリアの例としては、ヒドロシリル化で形成される白金触媒シリコーン又は湿気硬化型シリコーンを含む熱硬化性重合体樹脂、ポリジメチルシロキサン、シアネートエステル、熱硬化性ポリウレタン、熱硬化性ポリウレタン−ウレア、熱硬化性ポリウレア、エポキシド／アミン、エポキシド／ヒドロキシル又はエポキシ／チオール構成成分から誘導された脂肪族エポキシ樹脂、アクリル性ネットワークポリマー、又はオキシム誘導熱硬化性樹脂が挙げられる。
【０３３６】
１つの態様において、本願で用いるのに好適な熱硬化性キャリアの例としては、ビニルシラン基及び任意によりヘテロ官能性基を含むケイ素含有分子又は巨大分子が挙げられ、該ヘテロ官能性基の例としては（メタ）アクリル基、エポキシ基、アリル基、テトラヒドロフルフリル基、及びイオン性塩成分が挙げられる。ケイ素含有熱硬化性キャリアの例としては、以下のものが挙げられる：メタクリロキシプロピル末端封止ポリジメチルシロキサン、メタクリロキシプロピルジメチルメトキシシラン、メタクリロキシプロピルトリス（ビニルジメチルシロキシ）シラン、４−（フェノキシフェニル）フェニルジメトキシシラン、アリルトリフェニルシラン、テトラキス（エポキシシクロヘキシル）エチル］テトラメチルシクロテトラシロキサン、（３−グリシドキシプロピル）へプタメチルシクロテトラシロキサン、及びモノビニル官能性ポリジメチルシロキサン（テトラヒドロフルフリルオキシプロピル末端化）。
【０３３７】
１つの態様において、本願で用いるのに好適な熱硬化性キャリアの例としては、イオン性塩を含有する分子又は巨大分子であって、（メタ）アクリレート結合、エポキシ結合、アリル結合、又はテトラヒドロフルフリル結合を含むものが挙げられる。そのような分子の例としては、ジルコニウム（ＩＶ）（メタ）アクリレート、ニッケル（ＩＩ）（メタ）アクリレート、及びアルミニウム（ＩＩＩ）（メタ）アクリレートが挙げられる。
【０３３８】
１つの態様において、本願で用いるのに好適な熱硬化性キャリアの例としては、ケイ素を含有する分子又は巨大分子であって、ビニルシラン（すなわちＳｉ−Ｃ＝Ｃ）基を含むものが挙げられる。そのような分子の例としては、以下のものが挙げられる：ジフェニルメチルシラン、ビニルジフェニルエトキシシラン、（５−ビシクロ［２.２.１］へプタ−２−エニル）ジメチルエトキシシラン、へプタメチルシクロテトラシロキサン、１，２−ビス（トリメチルシロキシ）シクロブテン、（ビシクロへプテニル）エチル末端封止ポリジメチルシロキサン、モノビニル−モノフェニル−モノヒドリド末端封止ポリジメチルシロキサン、ポリ（フェニルシルセスキオキサン）、１００％フェニル（トリメチルシロキサン末端化）、ビニル末端封止ポリジメチルシロキサン、１，３，５，７−テトラビニル−１，３，５，７−テトラメチルシクロテトラシロキサン、１，３，ｔ−トリビニル−１，３，５−トリメチルシクロトリシロキサン、及びテトラビニルシラン。
【０３３９】
１つの態様において、本願で用いるのに好適な熱硬化性キャリアの例としては、ケイ素を含有する分子又は巨大分子であって、シラン（すなわち水素化ケイ素）基を含むものが挙げられる。そのような分子の例としては、以下のものが挙げられる：ポリメチルヒドロシロキサン、１，３，５，７−テトラメチル−シクロテトラヒドロシロキサン、７−９％（メチルヒドロシロキサン）−ジメチルシロキサン共重合体、ヒドリド末端封止ポリジメチルシロキサン、（４５−５０％メチルヒドロシロキサン）、フェニルメチルシロキサン共重合体（ヒドリド末端化）、ジフェニルシラン、ヘキサフェニルジシラン、１，１，２，２−テトラフェニルジシラン、（メタクリロキシメチル）フェニルジメチルシラン、ｐ−フェニレン（ジメチルシラン）、４，４’−ビス（ジメチルシリル）ビフェニル、１，３，５−トリシラシクロヘキサン。［０００１４９］１つの態様において、本願で用いるのに好適な熱硬化性キャリアは、ヒドロシリル化反応と湿気硬化反応を行なうための触媒及び触媒ブレンドを含む。そのような触媒及び触媒ブレンドの例としては、白金−シクロビニルメチル−シロキサン複合体、０．１−５％シクロメチルビニルシロキサンが挙げられる。
【０３４０】
１つの態様において、本願で用いるのに好適な熱硬化性キャリアの例としては、キャリア相と他のセラミックスラリー構成成分とのブレンドの、粘度及びブレンド均一性／混合安定性を調節するのに好適な飽和シロキサン化合物が挙げられる。飽和シロキサン化合物は焼結工程で化学反応を生じてもよいが、キャリア相の硬化反応には参加しなくてもよい。代表的な飽和シロキサン化合物の例としては、以下のものが挙げられる：パーメチルシロキサン及びパーフェニルシロキサン、オクタフェニルシクロテトラシロキサン、オクタメチルシクロテトラシロキサン、ヘキサメチルシクロトリシロキサン、ヘキサフェニルシクロトリシロキサン、ジフェニルシロキサン ジメチルシロキサン共重合体。
【０３４１】
１つの態様において、本願で用いるのに好適な熱硬化性キャリアの例としては、ケイ素含有構成成分のシラザン類似体が挙げられ、これらのシラザン類似体は、焼結工程で化学反応を生じて窒化ケイ素とその類似体セラミックを形成し、また、キャリア相の硬化反応に参加してもよい。
【０３４２】
１つの態様において、キャリア相に存在するオリゴマー性又はポリマー性前駆体である構成成分の分子量は１００ｇ／ｍоｌ〜１，０００，０００ｇ／ｍоｌの範囲、より具体的には１００ｇ／ｍоｌ〜１００，０００ｇ／ｍоｌの範囲、より具体的には１３０ｇ／ｍоｌ〜１０，０００ｇ／ｍоｌの範囲であってよい。
【０３４３】
本明細書に記載される他の諸態様において、熱硬化性キャリアは、メルカプタン含有テルペン（たとえば、Ｄ−リモネン及び／又はＬ−リモネン、及び／又はこれらの誘導体又は類似体）及び／又はテルペノイドを含んでいてよい。テルペン又はテルペノイドから誘導される代表的なポリチオールの非限定的な例として、ジペンテンジメルカプタン、イソプレンジメルカプタン、ファルネセンジメルカプタン、ファルネセントリメルカプタン、ファルネセンテトラメルカプタン、ミルセンジメルカプタン、ミルセントリメルカプタン、ビサボレンジメルカプタン、ビサボレントリメルカプタン、リナロールジメルカプタン、テルピノレンジメルカプタン、テルピネンジメルカプタン、ゲラニオールジメルカプタン、シトラールジメルカプタン、レチノールジメルカプタン、レチノールトリメルカプタン、レチノールテトラメルカプタン、ベータ−カロテンポリメルカプタン、及びこれらの組み合わせが挙げられる。いくつかの態様においては、ポリチオールは、トリメチロールプロパントリチオール、ペンタエリスリチオールトリチオール、ペンタエリスリトールテトラチオール、イノシトール、ジチオール、トリチオール、テトラチオール、ペンタチオール、又はヘキサチオールから誘導される。
【０３４４】
本明細書に記載される更に別の諸態様においては、熱硬化性キャリアは、メルカプタンを含有する環式、多環式又は直鎖脂肪族のポリアルケン又はアルキンから得られる１種又は２種以上のポリチオール成分を含んでいてよい。これらの基から誘導される代表的なポリチオールの非限定的な例として、トリビニルシクロヘキセンジメルカプタン、トリビニルシクロヘキセントリメルカプタン、ジシクロペンタジエンジメルカプタン、ビニルシクロヘキセンジメルカプタン、トリアリルイソシアヌレートジメルカプタン、トリアリルイソシアヌレートトリメルカプタン、フェニルへプタ−１，３，５−トリインポリメルカプタン、２−ブチン−１，４−ジオールジメルカプタン、プロパルギルアルコールジメルカプタン、ジプロパルギルスルフィドポリメルカプタン、ジプロパルギルエーテルポリメルカプタン、プロパルギルアミンジメルカプタン、ジプロパルギルアミンポリメルカプタン、トリプロパルギルアミンポリメルカプタン、トリプロパルギルイソシアヌレートポリメルカプタン、及びトリプロパルギルシアヌレートポリメルカプタンが挙げられる。
【０３４５】
本明細書に記載される別の諸態様において、熱硬化性キャリアは、メルカプタンを含有する不飽和脂肪酸又は不飽和脂肪酸エステルから得られる１種又は２種以上のポリチオール成分を含んでいてよい。これらの基から誘導される代表的なポリチオールの非限定的な例として、アラキドン酸ジメルカプタン、アラキドン酸トリメルカプタン、アラキドン酸テトラメルカプタン、エレオステアリン酸ジメルカプタン、エレオステアリン酸トリメルカプタン、リノール酸ジメルカプタン、リノレン酸ジメルカプタン、リノレン酸トリメルカプタン、メルカプタン化亜麻仁油、メルカプタン化桐油、メルカプタン化大豆油、メルカプタン化落花生油、メルカプタン化クルミ油、メルカプタン化アボカド油、メルカプタン化ひまわり油、メルカプタン化とうもろこし油、及びメルカプタン化綿実油が挙げられる。
【０３４６】
本明細書に記載される諸態様において、熱硬化性キャリアは、１種又は２種以上のアルケン成分を含んでいてよい。その非限定的な例として、テルペン、テルペノイド、二量体化テルペン、二量体化テルペノイド、三量体化テルペン、三量体化テルペノイド、オリゴマー化テルペン、オリゴマー化テルペノイド、高分子化テルペン、高分子化テルペノイド、リモネン、Ｄ−リモネン、Ｌ−リモネン、ポリ（リモネン）（但し、繰り返し単位の数を表すｎが、２より大きく５００，０００より小さい）、ファルネセン、ミルセン、ビサボレン、リナロール、テルピノレン、テルピネン、ゲラニオール、シトラール、レチノール、ベータ−カロテン、トリアリルイソシアヌレート、１，２，４−トリビニルシクロヘキサン、ノルボルネン官能化ポリ（テルペン）オリゴマー、ノルボルネン官能化ポリジメチルシロキサン、ノルボルネン官能化ポリ（ブタジエン）、ノルボルネン官能化ポリイソプレンオリゴマー、ポリ（イソプレン）（但し、繰り返し単位の数を表すｎが、２以上で５００，０００より小さい）、ポリ（ブタジエン）（但し、繰り返し単位の数を表すｎが、２以上で５００，０００より小さい）、ジビニルエーテル、トリアリルアミン、ジアリルアミン、ジアリルビスフェノールＡ、シクロヘキサンジメタノールジアリルエーテル、ペンタエリスリトールテトラアリルエーテル、トリメチロールプロパントリアリルエーテル、２，４，６−トリアリルオキシ−１，３，５−トリアジン、イノシトールジアリルエーテル、イノシトールトリアリルエーテル、イノシトールテトラアリルエーテル、イノシトールペンタアリルエーテル、イノシトールヘキサアリルエーテル、イノシトールジビニルエーテル、イノシトールトリビニルエーテル、イノシトールテトラビニルエーテル、イノシトールペンタビニルエーテル、イノシトールヘキサビニルエーテル、トリアリルシトレート、トリビニルシトレート、１，５−シクロオクタジエン、１，３−シクロオクタジエン、１，４−シクロオクタジエン、１，３，６−シクロオクタトリエン、シクロヘキサンジアリルエーテル、シクロヘキサントリアリルエーテル、シクロヘキサンテトラアリルエーテル、シクロヘキサンペンタアリルエーテル、シクロヘキサンヘキサアリルエーテル、シクロヘキサンジビニルエーテル、シクロヘキサントリビニルエーテル、シクロヘキサンテトラビニルエーテル、シクロヘキサンペンタビニルエーテル、シクロヘキサンヘキサビニルエーテル、ジシクロペンタジエン、トリシクロデカンジメタノールジビニルエーテル、トリシクロデカンジメタノールジアリルエーテル、トリシクロデカンジメタノール、ノルボルネン末端封止ビシクロ［２.２.１］へプタ−２，５−ジエン、ノルボルネン官能化ポリアミドオリゴマー（但し、ポリアミド繰り返し単位の数を表すｎが、２以上で１００，０００より小さい）、アリルエーテル官能化ポリアミドオリゴマー（但し、ポリアミド繰り返し単位の数を表すｎが、２以上で１００，０００より小さい）、ビニルエーテル官能化ポリアミドオリゴマー（但し、ポリアミド繰り返し単位の数を表すｎが、２以上で１００，０００より小さい）、ノルボルネン官能化ポリジメチルシロキサン（但し、繰り返し単位の数���表すｎが、２以上で１００，０００より小さい）、アリルエーテル官能化ポリジメチルシロキサン（但し、繰り返し単位の数を表すｎが、２以上で１００，０００より小さい）、ビニルエーテル官能化ポリジメチルシロキサン（但し、繰り返し単位の数を表すｎが、２以上で１００，０００より小さい）、レゾルシノールジアリルエーテル、レゾルシノールジビニルエーテル、ジアリルアミン、トリアリルアミン、及びアリルアミンが挙げられる。
【０３４７】
本明細書に記載される諸態様において、熱硬化性キャリアは、また、１種又は２種以上のアクリレート又はメタクリレートを主体とする成分を含んでいてよい。その非限定的な例として、ネオペンチルグリコールジアクリレート、グリセロールジアクリレート、グリセロールトリアクリレート、エチレングリコールジアクリレート、テトラエチレングリコールジアクリレート、トリメチロールプロパントリアクリレート、トリス［２−（アクリロイルオキシ）エチル］イソシアヌレート、ペンタエリスリトールテトラアクリレート、ペンタエリスリトールトリアクリレート、エトキシル化トリメチロールプロパントリアクリレート、エトキシル化ペンタエリスリトールトリアクリレート、エトキシル化ペンタエリスリトールテトラアクリレート、ポリ（ジメチルシロキサン）ジアクリレート（但し、繰り返し単位の数を表すｎが、２以上で５００，０００より小さい）、ポリ（イソプレン）ジアクリレート（但し、繰り返し単位の数を表すｎが、２以上で５００，０００より小さい）、ポリ（ブタジエン−コ−ニトリル）ジアクリレート（但し、繰り返し単位の数を表すｎが、ブタジエンについては２以上で５００，０００より小さく、ニトリルについても２以上で５００，０００より小さい）、ポリエチレングリコールジアクリレート（但し、繰り返し単位の数を表すｎが、２より大きく５００，０００より小さい）、トリシクロデカンジメタノールジアクリレート、ビスフェノールＡジアクリレート、エトキシル化ビスフェノールＡジアクリレート（但し、繰り返し単位の数を表すｎが、２より大きく５００，０００より小さい）、及び上記成分のメタクリル化相当物が挙げられる。
【０３４８】
本明細書に記載される諸態様において、熱硬化性キャリアは、また、１種又は２種以上のエポキシを主体とする成分を含んでいてよい。その非限定的な例として、エポキシ化テルペン、エポキシ化テルペノイド、エポキシ化二量体化テルペン、エポキシ化二量体化テルペノイド、エポキシ化三量体化テルペン、エポキシ化三量体化テルペノイド、エポキシ化オリゴマー化テルペン、エポキシ化オリゴマー化テルペノイド、エポキシ化高分子化テルペン、エポキシ化高分子化テルペノイド、リモネンオキサイド、リモネンジオキサイド、ポリ（リモネンオキサイド）（但し、繰り返し単位の数を表すｎが、２以上で５００，０００より小さい）、ポリ（イソプレンオキサイド）−コ−ポリイソプレン共重合体（但し、繰り返し単位の数を表すｎが、２以上で５００，０００より小さい）、ポリ（ブタジエンオキサイド）−コ−ポリブタジエン共重合体（但し、繰り返し単位の数を表すｎが、２以上で５００，０００より小さい）、エポキシ化ファルネセン、エポキシ化ミルセン、エポキシ化ビサボレン、エポキシ化リナロール、エポキシ化テルピノレン、エポキシ化テルピネン、エポキシ化ゲラニオール、エポキシ化シトラール、エポキシ化レチノール、エポキシ化ベータ−カロテン、エポキシ化アラキドン酸、エポキシ化エレオステアリン酸、エポキシ化リノール酸、エポキシ化リノレン酸、エポキシ化亜麻仁油、エポキシ化桐油、エポキシ化大豆油、エポキシ化落花生油、エポキシ化クルミ油、エポキシ化アボカド油、エポキシ化ひまわり油、エポキシ化とうもろこし油、エポキシ化綿実油、エポキシ化ヤシ油、エポキシ化グリセロール（グリセロールジグリシジルエーテル及びグリセロールトリグリシジルエーテルを含む）、エポキシ化ソルビトール（ソルビトールジグリシジルエーテル、ソルビトールトリグリシジルエーテル、ソルビトールテトラグリシジルエーテル、ソルビトールペンタグリシジルエーテル及びソルビトールヘキサグリシジルエーテルを含む）、シクロヘキサンジメタノールジグリシジルエーテル、レゾルシノールジグリシジルエーテル、ビスフェノールＡジグリシジルエーテル、水素化ビスフェノールＡジグリシジルエーテル、ネオペンチルグリコールジグリシジルエーテル、エチレングリコールジグリシジルエーテル、１，４−ブタンジオールジグリシジルエーテル、テトラエチレングリコールジグリシジルエーテル、ポリジメチルシロキサンジグリシジルエーテル、エポキシ化ブタジエンオリゴマー、エポキシ化ブタジエン−コ−ポリニトリルオリゴマー、エポキシ化グレープフルーツメルカプタン、エトキシル化ビスフェノールＡジグリシジルエーテル（但し、繰り返し単位の数を表すｎが、２以上で５００，０００より小さい）、エトキシル化水素化ビスフェノールＡジグリシジルエーテル（但し、繰り返し単位の数を表すｎが、２以上で５００，０００より小さい）、及びエトキシル化シクロヘキサンジメタノールジグリシジルエーテル（但し、繰り返し単位の数を表すｎが、２以上で５００，０００より小さい）が挙げられる。
【０３４９】
本明細書に記載される一定の諸態様において、熱硬化性キャリアは、また、１種又は２種以上のアルキンを主体とする成分を含んでいてよい。その非限定的な例として、アセチレン、超臨界アセチレン、プロパルギルアルコール、２−ブチン−１，４−ジオール、フェニルへプタ−１，３，５−トリイン、ジプロパルギルスルフィド、ジプロパルギルエーテル、プロパルギルアミン、ジプロパルギルアミン、トリプロパルギルアミン、トリプロパルギルイソシアヌレート、トリプロパルギルシアヌレート、プロパルギルイノシトール、ジプロパルギルイノシトール、トリプロパルギルイノシトール、テトラプロパルギルイノシトール、ペンタプロパルギルイノシトール、ヘキサプロパルギルイノシトール、ジプロパルギルピペラジン、ジプロパルギルシトレート、トリプロパルギルシトレート、シクロヘキサンジメタノールプロパルギルエーテル、シクロヘキサンジメタノールジプロパルギルエーテル、キナ酸ラクトンプロパルギルエーテル、キナ酸ラクトンジプロパルギルエーテル、キナ酸ラクトントリプロパルギルエーテル、トリシクロデカンジメタノールプロパルギルエーテル、トリシクロデカンジメタノールジプロパルギルエーテル、ビスフェノールＡビス（プロパルギルエーテル）、水素化ビスフェノールＡビス（プロパルギルエーテル）、シクロヘキサンジプロパルギルエーテル、シクロヘキサントリプロパルギルエーテル、シクロヘキサンテトラプロパルギルエーテル、シクロヘキサンペンタプロパルギルエーテル、シクロヘキサンヘキサプロパルギルエーテル、プロパルギルレゾルシノール、及びジプロパルギルレゾルシノールが挙げられる。
【０３５０】
１つの態様において、熱硬化性キャリアは、また、アルコール成分、無水物成分、アミン成分、及び他の化学成分からなる群より選ばれる１種又は２種以上の成分を含んでいてよい。
【０３５１】
１つの態様において、熱硬化性キャリアは、また、ポリイソシアネート前駆体、ポリオール前駆体、又はポリアミン前駆体を含んでいてよい。ポリイソシアネート前駆体の例としては以下のものが挙げられる：ヘキサメチレンジイソシアネート、トリメチルヘキサメチレンジイソシアネート、ジシクロヘキシルメタンジイソシアネート、ｎ，ｎ−メチレンビス（イソシアネート）、フェニレンジイソシアネート、５０℃より高い融点を持つジイソシアネートモノマー、及び５０℃より低い融点を持つ液状ジイソシアネートモノマー。ポリオール前駆体及びポリアミン前駆体の例としては、本発明で述べるもの、及び以下のものが挙げられる：１，４−ブタンジオール、１，３−ブタンジオール、１，６−ヘキサンジオール、１，６−シクロヘキサンジメタノール、グリセロール、ペンタエリスリトール、及びトリエタノールアミン。熱硬化性ポリイソシアネート前駆体、熱硬化性ポリオール前駆体、及び熱硬化性ポリアミン前駆体は、ウレタン触媒又はウレア触媒を含んでもよく、これら触媒の例としては、ジルコニウム（ＩＶ）アセチルアセトナート、第一スズオクトアート、及び種々のアミン触媒（たとえばトリエチレンジアミン）が挙げられる。
【０３５２】
セラミックスラリー組成物におけるキャリア成分の量は様々な範囲から選択できる。１つの態様において、セラミックスラリー組成物に存在するキャリア成分の量は０〜約８０容量％の範囲、より好ましくは約８〜約６５容量％の範囲、より具体的には約１０〜約５５容量％の範囲、より好ましくは約１２〜約３０容量％の範囲である。
【０３５３】
１つの態様において、セラミックスラリー組成物は少なくとも１種の固体粒子成分を含む。固体粒子成分は様々な種類から選択できる。
【０３５４】
１つの態様において、セラミックスラリーブレンドにおける固体粒子成分について、その粒子サイズ分布（particle size distribution, ＰＳＤ）を様々な種類から選択でき、粒子サイズ分布の例としてはモノモーダルな粒子サイズ分布とマルチモーダルな粒子サイズ分布（たとえばバイモーダル、トリモーダル、テトラモーダル、ペンタモーダル及びヘキサモーダル）が挙げられる。粒子サイズ分布は任意の適切な技術（たとえば沈降法、動的光散乱法、又はレーザー回折法）で測定できる。
【０３５５】
１つの態様において、セラミックスラリーブレンドに含まれる固体粒子成分について、その粒子直径は約０．１ｎｍ〜約１０ｍｍの範囲、より具体的には約１ｎｍ〜約５ｍｍの範囲、より具体的には約５０ｎｍ〜約２ｍｍの範囲、より具体的には約１００ｎｍ〜約１，０００ミクロンの範囲、より具体的には約０．５ミクロン〜約１００ミクロンの範囲である。平均粒子直径は任意の適切な技術（たとえば透過型電子顕微鏡）で測定できる。
【０３５６】
１つの態様において、用いるセラミックスラリーにおける固体粒子サイズ分布は厳密に制御され、該分布が狭い場合から広い場合まで様々であってよい。単分散粒子ブレンドは、キャリア相とブレンドした後に射出した際に剪断増粘（shear thickening）を起こす可能性があり、加工性が乏しくなる可能性がある。加工性の低下に対処するために、粒径分布の広い複数種類の固体粒子を互いに混合して固体粒子混合物を形成することで、粒子充填理論により、粒子同士の隙間を適当なより小さい粒径の粒子で充填させることができる。たとえば、５ミクロンのアルミナ粒子と０．５ミクロンのアルミナ粒子とをブレンドすることでアルミナ粒子の固体部分を６０％にして、本明細書に開示されるセラミックスラリーに用いることができる。こうすることで、たとえば、粗い粒子約８０％に対して細かい粒子約２０％（すなわち粗い粒子と細かい粒子の比率を４：１、半径比率を１０：１とする）にすると、スラリー粘度が最小になり、最適化したバイモーダル粒径分布を用いる場合、粘度数値が２〜５減少することが期待できる。
【０３５７】
１つの態様において、本願に用いるセラミックスラリーブレンドに含まれる固体粒子成分が、セラミックスラリーの射出時の粘度が減少するように最適化されており、また同時に、中間成形体の焼結時のクリープ及び／又は中間成形体を用いて最終製品を形成する鋳造工程時のクリープが最小になるように最適化されている。最適化された粒子成分の例としては、粒子サイズが約０．５ミクロン、約１ミクロン、約１０ミクロン、約２０ミクロン、約５０ミクロン、又は約７０ミクロンであり、また、粒子のアスペクト比が球状からビーム状にわたる範囲（１：１〜１００：１）であるものが挙げられる。
【０３５８】
１つの態様において、本願に好適に用いられるセラミックスラリーブレンドに含まれる固体粒子成分は、アルミナ、ヒュームドシリカ、溶融シリカ、ケイ酸ジルコニウム、及びこれらの混合物からかなる群より選ばれる。
【０３５９】
いくつかの態様において、代表的な固体粒子成分はアルミナ、ヒュームドシリカ、溶融シリカ、アンヒュームドシリカ、又はケイ酸ジルコニウムの粒子であって、平均粒子サイズが約５ｍ２／ｇ〜約５００ｍ２／ｇの範囲にある。いくつかの態様において、ヒュームドシリカ添加剤は平均粒子サイズが約５０ｍ２／ｇ、約７５ｍ２／ｇ、約１００ｍ２／ｇ、約１２０ｍ２／ｇ、約１５０ｍ２／ｇ、約２００ｍ２／ｇ、約２５０ｍ２／ｇ、約３００ｍ２／ｇ、又は約３５０ｍ２／ｇである。
【０３６０】
いくつかの態様において、アルミナ、ヒュームドシリカ、溶融シリカ、アンヒュームドシリカ、又はケイ酸ジルコニウムの粒子は表面官能化されていてもよく、また、これら粒子の例としては、以下の市販品が挙げられる：Cabot 社の CAB-O-SIL TS-720、TS-610、TS-622、及び TS-530、並びに EVONIK 社の AEROSIL R8200、R106、R812S、R202、R208、R972、R974 及び R812S。たとえば、ビニルシラン、メルカプトシラン、アミノシラン及びメタクリロシランが０．０１〜１５モル％当量の量で添加される。使用に好適な市販品の具体例として、Evonik 社の Dynasylan MTMO、AMMO 及び VTMO、並びに Evonik 社の（メタ）アクリレートシランが挙げられる。
【０３６１】
１つの態様において、セラミックスラリーにおける固体粒子成分の量は、約４０〜約９０容量％の範囲、より具体的には約５０〜約８０容量％の範囲、より具体的には約５１〜約６６容量％の範囲である。
【０３６２】
１つの態様において、セラミックスラリー組成物は１種又は２種以上の気孔増加用成分を含む。
【０３６３】
１つの具体的な態様において、気孔増加用成分をセラミックスラリーに加えてもよく、これにより、セラミックコアの内部多孔性を増加し、気孔サイズ分布を調節し、及びセラミックコア内部からの外部焼結炉雰囲気へのアクセスを促進し、また、最終的な焼結コアの機械強度を調節できる。セラミックスラリーに使用するのに好適な気孔増加用成分の例としては、融点が約５０℃〜約２００℃の範囲、より具体的には約−２０℃〜約１５０℃の範囲、より具体的には約−１０℃〜約１２０℃の範囲であり、且つ、沸点が約７０℃〜約３００℃の範囲、より具体的には約１００℃〜約２５０℃の範囲、より具体的には約１２０℃〜約２００℃の範囲である有機固体が挙げられる。セラミックスラリーに使用するのに好適な気孔増加用成分の例としては、融点が約−５０℃〜約２００℃の範囲、より具体的には約−２０℃〜約１５０℃の範囲、より具体的には約−１０℃〜約１２０℃の範囲であり、且つ、沸点が約７０℃〜約４５０℃の範囲、より具体的には約１００℃〜約４００℃の範囲、より具体的には約１２０℃〜約３７５℃の範囲、より具体的には約２００℃〜約３７５℃の範囲、より具体的には約２５０℃〜約３７５℃の範囲である有機固体が挙げられる。更に、気孔増加用成分は、コア焼結加工中に温度上昇につれて徐々に揮発又は燃焼することが好ましく、また、複数の気孔増加用成分をセラミックスラリー組成物に加えてもよく、それにより、焼結加熱速度とサイクル条件（cycling conditions）を制御することによって温度上昇に伴うセラミックコア成分の質量減少が直線性に近づくように調節できる。
【０３６４】
１つの具体的な態様において、セラミックスラリーに用いるのに好適な気孔増加用成分の例としては以下のものが挙げられるが、これらに限定されない：シクロヘキサン、シクロヘプタン、シクロオクタン、シクロノナン、シクロデカン、シクロウンデカン、シクロドデカン、オクタメチルシクロテトラシロキサン、ヘキサメチルシクロトリシロキサン、デカメチルシクロペンタシロキサン、ドデカメチルシクロヘキサシロキサン、ヘキサメチルジシロキサン、オクタメチルトリシロキサン、デカメチルテトラシロキサン、ドデカメチルペンタシロキサン、テトラデカメチルヘキサシロキサン、ポリジメチルシロキサン（ｎ＝２〜２０）、１，６−ヘキサンジオール、１−ヘキサノール、２−ヘキサノール、３−ヘキサノール、デカン、ウンデカン、ドデカン、ベンゼン、トルエン、о−キシレン、ｍ−キシレン、ｐ−キシレン、エチルベンゼン、フェノール、о−クレゾール、ｍ−クレゾール、ｐ−クレゾール、クロロベンゼン、１，２−ジクロロベンゼン、１，３−ジクロロベンゼン、１，４−ジクロロベンゼン、ナフタレン、１−ナフトール、２−ナフトール、ビフェニル、及び分子量が７０ｇ／ｍоｌから７００ｇ／ｍоｌの範囲にある他の有機化合物。
【０３６５】
１つの具体的な態様において、セラミックスラリーに添加することのできる気孔増加用成分の量は約１〜約３０容量％の範囲、より具体的には約５〜約２５容量％の範囲、より具体的には約１０〜約２０容量％の範囲、より具体的には約１２〜約１８容量％の範囲である。
【０３６６】
１つの態様において、セラミックスラリー組成物は１種又は２種以上の添加剤を含む。添加剤は好適なものであればいずれでもよく、例としては有機添加剤と無機添加剤が挙げられる。
【０３６７】
１つの態様において、セラミックスラリーブレンドはアルカリ元素、アルカリ土類元素、酸化マグネシウム、酸化カルシウム、ステアリン酸カルシウム、又はステアリン酸マグネシウムを含む。
【０３６８】
１つの態様において、セラミックスラリーブレンドはアルカリ元素、アルカリ土類元素、及び界面活性剤からなる群より選ばれるセラミックスラリー添加剤を含み、該界面活性剤はスラリーブレンド中の固体セラミック粒子を混合工程中に包み込むものである。該界面活性剤の例としては、ステアリン酸、酸化マグネシウム、酸化カルシウム、ステアリン酸カルシウム、及びステアリン酸マグネシウムが挙げられる。セラミックスラリー組成物中のセラミックスラリー添加剤の量は約１０〜約１０，０００ｐｐｍの範囲内であり、より具体的には約５０〜約５，０００ｐｐｍの範囲内であり、より具体的には約１００〜約１，０００ｐｐｍの範囲内であり、より具体的には約１００〜約５００ｐｐｍの範囲内である。
【０３６９】
１つの具体的な態様において、１種又は２種以上のセラミックスラリー添加剤の量は約１００ｐｐｍ、約１５０ｐｐｍ、約２００ｐｐｍ、約２５０ｐｐｍ、約３００ｐｐｍ、約３５０ｐｐｍ、約４００ｐｐｍ、約４５０ｐｐｍ、又は約５００ｐｐｍである。他の１つの具体的な態様において、１種又は２種以上のセラミックスラリー添加剤の量は約１５０〜約４５０ｐｐｍ、約２００〜約４００ｐｐｍ、又は約２００〜約３００ｐｐｍである。
【０３７０】
一定の諸態様において、本願で用いるのに好適なセラミックスラリーは、可溶性モールド又はモールドアセンブリーの使用を含む製造工程での使用を通じて、インベストメント鋳造法における製造工程数を減らすことができるユニークな能力を示すものであり、該可溶性モールド又はモールドアセンブリーは優れた射出工程性能とユニークな分解性能（たとえば射出成形アセンブリーの癒着防止性の向上）を提供するものであり、これにより、間接的又は直接的製造方法を用いて新規な成形体の製造を可能にする。
【０３７１】
セラミックスラリーの物理特性は様々の特性から選択できる。１つの態様において、セラミックスラリーは、セラミックコア形成のために用いられる従来のスラリーに比べて、低減された粘度を有し、それにより、セラミックコア形成工程の圧力・温度条件を低減でき、また、製造のためのエネルギーコストを低減できる。セラミックスラリー組成物の粘度は任意の適切な方法（たとえば浸漬プローブ粘度計）で測定できる。
【０３７２】
一定の諸態様において、本願で用いるのに好適なセラミックスラリーは、現在用いられているキャリア組成物に比べてセラミックスラリーキャリア相の組成範囲を広くすることによって特徴付けられ、それにより、環境問題上及びコスト上の利点を製造業者に提供できる。
【０３７３】
他の諸態様において、本願で用いるのに好適なセラミックスラリーは、本明細書に開示されるインベストメント鋳造法に用いられるグリーン状態セラミックコアと焼結セラミックコアの周囲温度での機械的強度を向上するものであり、それにより、工程の効率化、製造工程数の減少、及び収率改善を製造業者に提供できる。
【０３７４】
図５は本明細書に開示される焼結されたセラミックコアの１つの態様を示すものであり、セラミックコアはインベストメント鋳造法で用いるのに好適な３次元的特徴要素（three dimensional feature）を含んでおり、セラミックコアは、付加的に製造された可溶性インナーモールドと機械加工されたアウターシェルを含むモールドアセンブリーにセラミックスラリーを射出成形することにより形成されたものである。
【０３７５】
図１２（ａ）は本明細書に開示される鋳造コアの１つの態様を示すものである。１つ又は２つ以上の鋳造コアは、内部空洞、内部通路、及び内部の複雑な特徴要素（internal complex feature）の一部又は全部並びに最終的なブレード（８Ｂ）に存在する外部特徴要素（external feature）の一部を鋳造工程で形成する。コアは、特徴要素の反転形状を規定するものであり、その非限定的な例としては以下のものが挙げられる：乱気流発生リブ（８Ｃ）、乱気流発生ピン（８Ｄ）、交差孔（８Ｅ）、後縁チャンネル（trail edge channel）（８Ｆ）、チップ孔（８Ｇ）、入口（８Ｈ）、蛇行通路（８Ｊ）、単独空洞（８Ｋ）、及び衝突孔（８Ｌ）。鋳造コアはまた、外部特徴要素の一部も形成し、その外部特徴要素の非限定的な例としてはスクイーラー リム（squealer rim）（８Ｍ）が挙げられる。
【０３７６】
Ｖ.  最終成形体の製造方法
本明細書において、最終成形体（たとえばタービンブレードのような鋳造金属部品）の製造方法、具体的には、本明細書に開示されるセラミックコアを用いて最終製品を製造すること、より具体的には、本明細書に開示されるモールド又は射出成形アセンブリーを用いて製造されたセラミックコアを用いて最終製品を製造することが開示される。
【０３７７】
１つの態様において、最終成形体（たとえばタービンブレード）の製造方法が開示され、この製造方法は、（ｉ）本明細書に開示されるセラミックコアを提供し；（ｉｉ）単数又は複数の好適な材料を提供し；そして（ｉｉｉ）該セラミックコアを用い、好適な技術を用いて該好適な材料から成形体を形成することを含む。１つの具体的な態様において、本明細書に開示されるモールド又はインナーモールドを用いてセラミックコアを製造し、より具体的には、以下の特徴のうちの１つ又は２つ以上を有するモールドを用いて製造される：可溶性である、付加的に製造される、及びモノリシックである。
【０３７８】
１つの具体的な態様において、ターボ機械部品の製造方法が開示され、該方法は、（ｉ）ターボ機械部品の外面形状を規定するモールドを提供し、但し該モールドはターボ機械部品の内部形状を規定するセラミックコアを含み；（ｉｉ）モールドとコアとの間に溶融金属を導入し；そして（ｉｉ）コアを除去する、ことを含む。１つの具体的な態様において、セラミックコアは本明細書に開示されるセラミックコアであり、より具体的には、本明細書に開示される方法で製造されたセラミックコアである。
【０３７９】
１つの態様において、タービンブレードの製造又は鋳造方法が開示され、該方法は、（ｉ）タービンブレードの外面形状を規定するモールドを提供し、但し該モールドはタービンブレードの内部形状を規定するセラミックコアを含み；（ｉｉ）モールドとコアとの間に溶融金属を導入し；そして（ｉｉ）コアを除去する、ことを含む。１つの具体的な態様において、セラミックコアは本明細書に開示されるセラミックコアであり、より具体的には、本明細書に開示される方法で製造されたセラミックコアである。
【０３８０】
１つの具体的な態様において、本願の方法が複数回反復される。他の１つの態様において、本願の方法は２個以上のタービンフォイルを同時に製造するために好適である。
【０３８１】
１つの具体的な態様において、本明細書に開示される方法によると、中子ずれ（core shift）の量を約１５０ミクロン減少でき、より具体的には、約１０ミクロン、約２５ミクロン、約５０ミクロン、約７５ミクロン、約１００ミクロン、約１２５ミクロン、又は約１５０ミクロン減少できる。
【０３８２】
他の１つの具体的な態様において、射出成形アセンブリーを用いると、中子ずれの量を約５０％減少でき、より具体的には、約１０％、約２０％、約３０％、約４０％、又は約５０％減少できる。
【０３８３】
ＶＩ.  最終成形体
１つの態様において、最終成形体が開示され、最終成形体の例としては鋳造ターボ機械部品が挙げられるが、これに限定されない。１つの具体的な態様において、最終成形体は内燃機関に使用するためのターボ機械部品であり、より具体的には、航空宇宙産業やエネルギー産業で用いられるガスタービンエンジンである。
【０３８４】
１つの態様において、最終成形体は、インベストメント鋳造法を用いる方法で形成された鋳造ターボ機械部品（たとえばタービンブレード）であり、該インベストメント鋳造法はセラミックコアを用いて行なわれるものであり、該セラミックコアは可溶性モールド又はモールドアセンブリー、特に可溶性の内部セクション又は内部構成要素を有する可溶性モールドを用いて形成されるセラミックコアである。１つの具体的な態様において、鋳造ターボ機械部品（たとえばタービンブレード）は１つ又は２つ以上の本明細書に開示される冷却特徴要素を含む。
【０３８５】
１つの具体的な態様において、最終製造品は、本明細書に開示されるセラミックコアから製造された鋳造ターボ機械部品（たとえばタービンブレード）である。１つの態様において、鋳造ターボ機械部品は本明細書に開示されるセラミックコアを用いて製造された鋳造ターボ機械部品であり、より具体的には、本明細書に開示される射出成形アセンブリーと射出成形方法を用いて製造された鋳造ターボ機械部品である。
【０３８６】
一定の諸態様において、最終成形品は、従来の鋳造ターボ機械部品に比べて改善された工学的性能により特徴付けられる鋳造ターボ機械部品（たとえばタービンブレード）である。
【０３８７】
一定の諸態様において、この改善された工学的性能により、鋳造ターボ機械部品（たとえばタービンブレード）が１つ又は２つ以上の望ましい特性を有し、該望ましい特性の例としては以下のものが挙げられる：従来の鋳造ターボ機械部品（たとえばタービンブレード）に比べて、増加した耐久性、低減されたメンテナンス コスト、進歩した冷却能力、改善された機械的性能、改善された局所的構造特性、改善された振動挙動、空気力学的設計の全体的自由度の増加、及びこれらの組み合わせ。
【０３８８】
１つの具体的な態様において、本明細書に開示される最終成形体（たとえばタービンブレード）は、以下の非限定的な特徴の１つ又は２つ以上を有する鋳造ターボ機械部品である：（１）空気力学的な外面形状、（２）繊細な内部特徴要素（fine internal feature）（たとえば中空チャンネル、内部空洞中への突起など）、（３）内部チャンネル又は蛇行通路、任意により内部チャンネル同士を接続する衝突孔、そして（４）内部乱気流発生特徴要素（internal turbulating feature）。これらのデザイン及び／又は特徴要素は、正常な運転条件下で成形体を内部から又は外部から冷却するためのものである（たとえばフィルム冷却）。
【０３８９】
１つの具体的な態様において、最終成形体は、高温・高圧・高負荷及び／又は高振動環境下（たとえばターボ機械用途で遭遇する環境下）での使用に好適な鋳造ターボ機械部品（たとえばタービンブレード）である。高温環境は成形体の材料の軟化点又は融点に近いかそれを超えてもよい。１つの具体的な態様において、高温環境は約１，３００℃より高く、約１，４００℃より高く、約１，５００℃より高く、約１，６００℃より高く、約１，７００℃より高く、約１，８００℃より高く、約１，９００℃より高く、約２，０００℃より高く、約２，１００℃より高く、約２，２００℃より高く、又は約２３００℃より高い。
【０３９０】
１つの態様において、最終成形体の例としては以下のものが挙げられるが、これらに限定されない：単結晶ニッケル及び／又はチタンベース超合金製のガスタービンエアフォイル、コンプレッサーエアフォイル、タービンエアフォイル、高圧コンプレッサーブレード、低圧コンプレッサーブレード、高圧タービンブレード、低圧タービンブレード、タービンベーンのセグメント、タービンベーン、ノズルガイドベーン、タービンシュラウド、タービン付属ギアボックス部品、ジェットエンジン部品、モールド、又は鋳造品とセラミックコア、以下のものを製造するためのダイ及びモールド：単結晶ニッケル及び／又はチタンベース超合金製のガスタービンエアフォイル、コンプレッサーエアフォイル、タービンエアフォイル、高圧コンプレッサーブレード、低圧コンプレッサーブレード、高圧タービンブレード、低圧タービンブレード、タービンベーンのセグメント、タービンベーン、ノズルガイドベーン、タービンシュラウド、タービン付属ギアボックス部品、ジェットエンジン部品、モールド、及び現在の材料及び／又は現在の方法では製造できない鋳造品。１つの具体的な態様において、最終成形体は、従来技術では達成不可能な形状のデザイン及び／又は特徴要素を含む。
【０３９１】
１つの態様において、最終成形体は鋳造ターボ機械部品（たとえばタービンブレード）であって、以下の材料からなる群より選ばれる１種又は２種以上から製造されるものである：ステンレススチール、ニッケル、クロム、アルミニウム、モリブデン、タングステン、ニオブ、タンタル、コバルト、チタン超合金、単結晶超合金、金属間超合金（intermetallic superalloy）、セラミックモールド、セラミックオーバーモールド、セラミックコア、鋳造セラミックス、又はレイアップ法で製造された製品（lay-up product）（たとえばセラミックスマトリックス複合体（ＣＭＣ）部品）。
【０３９２】
１つの態様において、最終成形体は金属部品を含む鋳造ターボ機械部品（たとえばタービンブレード）であって、該金属は以下のものからなる群より選ばれる：ターボ機械用途（たとえばロケットエンジン部品、ジェットエンジン部品及び産業用ガスタービン部品）に用いるための、ニッケルベース単結晶超合金、反応性金属合金、一方向凝固超合金、及び等軸結晶超合金。
【０３９３】
１つの態様において、最終成形体は鋳造ターボ機械部品（たとえばガスタービンブレード）であって、該ターボ機械部品を内蔵する内燃機関（たとえばガスタービンエンジン）の効率を増加するものである。
【０３９４】
１つの具体的な態様において、最終成形体はターボ機械部品（たとえばガスタービンブレード）であって、該ターボ機械部品を内蔵する内燃機関（たとえばガスタービンエンジン）の熱効率及び／又は燃料効率を増加するものである。１つの態様において、熱効率及び／又は燃料効率を約５％以上、約１０％以上、約１５％以上、約２０％以上、又は約２５％以上増加する。
【０３９５】
１つの態様において、最終成形体はターボ機械部品（たとえばガスタービンブレード）であって、該ターボ機械部品を内蔵する内燃機関（たとえばガスタービンエンジン）の効率を増加するものであり、それにより燃料消費の低減につながり、燃料消費の低減率が１％までにおよび、より具体的には約０．１％以上、約０．２％以上、約０．３％以上、約０．４％以上、約０．５％以上、約０．６％以上、約０．７％以上、約０．８％以上、約０．９％以上、又は約１％以上である。
【０３９６】
他の１つの態様において、最終成形体は、従来のターボ機械部品に比べて改善された耐久性を有することにより特徴付けられるターボ機械部品（たとえばガスタービンブレード）である。１つの具体的な態様において、耐久性の改善は、取り外し前の時間（０〜１００サイクル）で、約０％〜約５％の間、又は約１％〜約５％の間、又はより具体的には約１％以上、約２％以上、約３％以上、約４％以上、又は約５％以上である。他の１つの態様において、サイクルの増加は約１サイクル〜約１００サイクルの間、又はより具体的には約１０サイクル〜約９０サイクルの間、約２０サイクル〜約８０サイクルの間、約３０サイクル〜約７０サイクルの間、約４０サイクル〜約６０サイクルの間、又は約５０サイクルである。
【０３９７】
１つの具体的な態様において、最終成形体は、従来の内燃機関（たとえばガスタービンエンジン）において可能であったものよりも高温のタービン入口温度（ＴＩＴ）を可能にするターボ機械部品（たとえばガスタービンブレード）である。１つの態様において、ＴＩＴの増加は、熱効率、パワー出力又はその両方と関連付けられる。１つの具体的な態様において、本明細書に開示されるターボ機械部品（たとえばガスタービンブレード）は、従来のターボ機械部品の場合と同じか又は類似の量の冷却空気を用いてＴＩＴの増加を可能にする。
【０３９８】
１つの態様において、タービン入口温度が約０．５％、約１％、約２％、約３％、約４％、約５％、約１０％、約１５％、約２０％、又は約２５％増加する。１つの具体的な態様において、タービン入口温度の増加率が約０．５％〜約１０％の間、約１％〜約５％の間、又は約２％〜約３％の間である。他の１つの具体的な態様において、タービン入口温度の増加率が約１％より高く、約２％より高く、約３％より高く、約４％より高く、又は約５％より高い。
【０３９９】
他の１つの態様において、タービン入口温度が約１０℃〜３００℃高く、たとえば、約１００℃〜２５０℃高く、より具体的には約１０℃高く、約１００℃高く、約１５０℃高く、約２００℃高く、約２５０℃高く、又は約３００℃高い。１つの具体的な態様において、タービン入口温度の増加分が約１０℃と約５０℃の間であり、たとえば、約１５℃と約４５℃の間、約２０℃と約４０℃の間、又は約３０℃である。
【０４００】
１つの具体的な態様において、タービン入口温度が約１，０００℃より高く、約１，５００℃より高く、約１，５５０℃より高く、約１，６００℃より高く、約１，６５０℃より高く、約１，７００℃より高く、約１，７５０℃より高く、約１，８００℃より高く、約１，８５０℃より高く、又は約１，９００℃以上である。
【０４０１】
１つの態様において、最終成形体はタービンブレード又はタービンノズルである。
【０４０２】
１つの具体的な態様において、最終成形体はタービンブレードである。タービンブレードは、回転ローターに軸方向に沿って配置取り付けされた１つ又は２つ以上の段に配列され、燃焼から生じる高温ガスによる運動量移行と圧力によってローターを回転させるのものでよい。１つの具体的な態様において、タービンブレードは、以下の材料からなる群より選ばれる１種又は２種以上を含んでよい：ステンレススチール、ニッケル、クロム、アルミニウム、モリブデン、タングステン、ニオブ、タンタル、コバルト、チタン超合金、単結晶超合金、金属間超合金（intermetallic superalloy）、セラミックモールド、セラミックオーバーモールド、セラミックコア、鋳造セラミックス、又はレイアップ法で製造された製品（lay-up product）（たとえばセラミックスマトリックス複合体（ＣＭＣ）部品）。
【０４０３】
図３は典型的なタービンブレードを示す。タービンブレードは、プラットフォーム（３Ｂ）を介してシャンク（３Ｃ）に接続されているエアフォイル（３Ａ）を含む。入口（３Ｄ）は、内部通路に冷却空気を供給する（内部通路は図４で更に詳細を示す）。内部通路は種々の出口に通じており、出口の例は以下のものを含むが、これらに限定されない：フィルム冷却孔（３Ｅ）、後縁チャンネル（３Ｆ）、チップ孔（３Ｇ）。スクイーラー リム（３Ｎ）が存在してもよく、存在しなくてもよいが、これはブレードとそれに対応するフローパス壁（flow path wall）との間の封止界面である。エアフォイル上の部位は以下のように定義される：チップ（３Ｈ）はブレードの放射状最外縁端部である；元部（root）（３Ｉ）はプラットフォームの放射状外部に接する位置にあるエアフォイルの部分である；前縁（３Ｊ）はエアフォイルの空気力学的な最先端部である；後縁（３Ｋ）はエアフォイルの空気力学的な最後端部である；圧力側（３Ｌ）はエアフォイルの凹形外壁である；そして、吸込み側（３Ｍ）はエアフォイルの凸形外壁である。
【０４０４】
図４は典型的なタービンブレードの中に存在する種々の内部特徴要素を示す。入口（３Ｄ）は内部冷却通路に冷却空気を供給する。これらの通路は、蛇行通路（４Ａ）又は元部からチップに延びる単独空洞（４Ｂ）のいずれの形でもよい。空洞は複数の内部壁（４Ｃ）により隔てられている。後縁チャンネル（４Ｄ）はこれらの通路からの供給を受ける。乱気流発生ピン（４Ｅ）は空洞中の突起であり、空洞の全体にわたり延びていてもよく、そうでなくてもよい。乱気流発生リブ（４Ｆ）は空洞中への部分的突起であり、壁の一部又は全体にわたり延びている。交差孔（４Ｇ）又は衝突孔（４Ｈ）は空洞同士を接続する。
【０４０５】
本明細書に開示されるタービンブレードは、凹形の圧力側壁と凸形の吸込み側壁からなるエアフォイルセクションを含み、該圧力側壁と吸込み側壁は前縁と後縁とで接続され、前縁と後縁は複数の内部冷却通路と空洞を含む。これらの空洞は、ブレードの放射状最内縁端部であるシャンク（これはエアフォイルの放射状最内縁端部である元部を貫通する）にある入口通路を通じて冷却空気を供給される。タービンブレードの放射状最外縁端部にはチップが位置する。
【０４０６】
１つの態様において、最終成形体は、従来の手段で製造されたガスタービンブレードに比べて増加した平均ブレード冷却効果（average blade cooling effectiveness）（φ）を示すガスタービンブレードである。平均ブレード冷却効果が増加することによりガスタービン運転者がＴＩＴを増加でき、これによって、ブレードの寿命を損なわずに系の熱効率が増加する。１つの具体的な態様において、平均ブレード冷却効果（φ）の増加率は約５％以上、約１０％以上、約１５％以上、約２０％以上、又は約２５％以上である。他の１つの具体的な態様において、平均ブレード冷却効果（φ）は約０．４φより大きく、約０．４５φより大きく、約０．５φより大きく、約０．５５φより大きく、約６φより大きく、約０．６５φより大きく、約０．７５φより大きく、約．８φより大きく、約０．８５φより大きく、約．９φより大きく、約０．９５φより大きく、又は約１φより大きく、これらの評価温度は約１，４００℃〜約２，０００℃の間であり、より具体的には約１，４００℃、約１，５００℃、約１，６００℃、約１，７００℃、約１，８００℃、約１，９００℃、又は約２，０００℃である。
【０４０７】
１つの態様において、平均ブレード冷却効果は約０．４φより大きく、約０．４２φより大きく、約０．４６φより大きく、約０．４８φより大きく、約０．５０φより大きく、約０．５２φより大きく、約０．５４φより大きく、約０．５６φより大きく、約０．５８φより大きく、約０．６０φより大きく、約０．６２φより大きく、約０．６４φより大きく、約０．６６φより大きく、約０．６８φより大きく、約０．７０φより大きく、約０．７２φより大きく、約０．７４φより大きく、約０．７８φより大きく、又は約８．０φより大きく、これらの評価温度は約１，４００℃と約２，０００℃の間であり、より具体的には約１，４００℃、約１，５００℃、約１，６００℃、約１，７００℃、約１，８００℃、約１，９００℃、又は約２，０００℃である。
【０４０８】
他の１つの具体的な態様において、最終成形体は、従来の方法で製造されたガスタービンブレードの場合よりも低いエアフォイル温度を示すガスタービンブレードである。１つの態様において、エアフォイル温度の減少率は約５％以上であり、約１０％以上であり、約１５％以上であり、約２０％以上であり、又は約２５％以上である。
【０４０９】
他の１つの具体的な態様において、最終成形体は、熱伝達冷却効果において約０．１％〜約１５％の増加率を示すガスタービンブレードであって、より具体的には、熱伝達冷却効果において示される増加率は、約１％〜約１５％の範囲、約５％〜約１５％の範囲、より具体的には約０．１％以上、約１％以上、約３％以上、約５％以上、約８％以上、約１０％以上、約１２％以上、又は約１５％以上である。
【０４１０】
更に他の１つの具体的な態様において、最終成形体は、従来の方法で製造されたガスタービンブレード又はガスタービンの場合よりも長い有効寿命を有するガスタービンブレードである。１つの具体的な態様において、有効寿命の増加率は約５％以上、約１０％以上、約１５％以上、約２０％以上、又は約２５％以上である。１つの態様において、ブレード故障までの合計時間の改善率は約５０％、より具体的には約２０％、より具体的には約１０％、より具体的には約３％である。
【０４１１】
１つの態様において、タービンブレードの故障が発生するまでの時間は３，５００時間以上、約３，７５０時間以上、約４，０００時間以上、約４，２５０時間以上、約４，５００時間以上、約４，７５０時間以上、約５，０００時間以上、約５，２５０時間以上、約５，５００時間以上、約５，７５０時間以上、約６，０００時間以上、約６，２５０時間以上、約６，５００時間以上、約６，７５０時間以上、約７，０００時間以上、約７，２５０時間以上、約７，５００時間以上、約７，７５０時間以上、又は約８，０００時間以上である。
【０４１２】
１つの態様において、最終成形体は、構造的特徴要素、冷却特徴要素及びそれらの組み合わせより選ばれる１種又は２種以上の特徴要素を含むタービンブレードである。
【０４１３】
一定の諸態様において、ガスタービンブレードは１つ又は２つ以上の冷却特徴要素を含み、該冷却特徴要素により、ブレードが、ブレードの材料の最高許容温度を超えることができ、具体的には、ブレードが露出される最高温度に耐えることができる。この差分温度（differential temperature）は様々であり得る。一定の諸態様において、この差分温度は約４００℃と約６００℃の間、約５００℃と約７００℃の間、又は約６００℃と約８００℃の間である。１つの具体的な態様において、この差分温度は、ガスタービンブレードの製造に用いる単結晶合金の最高許容温度とガスタービンエンジンの最高可能燃料組成物温度との差を表す。
【０４１４】
冷却特徴要素は、以下のものから選ばれるメカニズムによってタービンブレードに冷却空気を供給する：対流冷却（convected cooling）、増大された対流冷却（augmented convected cooling）、衝突（非フィルム）冷却、複数パス冷却（multipass cooling）（たとえば２パス、３パス）、フィルム／クロスフロー衝突冷却、蒸散冷却（transpiration cooling）及びこれらの組み合わせ。
【０４１５】
１つの具体的な態様において、１つ又は２つ以上の冷却特徴要素が以下のものからなる群より選ばれる：空洞、複雑な内部特徴要素、フローチャンネル、貯蔵所、入口、出口、階層的メッシュ、壁、他の構造体、及びこれらの組み合わせ。これらの特徴要素は、約１ｎｍ〜約１０ｍサイズの特徴要素を有する中間成形体（セラミックモールド）を用いて形成され、より具体的には該中間成形体の特徴要素のサイズは約５００ｎｍ〜約１ｍであり、より具体的には約１ミクロン〜約１ｃｍであり、より具体的には約５ミクロン〜約５００ミクロンであり、より具体的には約１０ミクロン〜約４００ミクロンであり、又はこれら具体的なサイズのいかなる組み合わせでもよい。
【０４１６】
１つの態様において、タービンブレードは１つ又は２つ以上の冷却特徴要素を含み、該冷却特徴要素のサイズのオーダーが１ｎｍ〜約１０ｍであり、より具体的には約５００ｎｍ〜約１ｍであり、より具体的には約１ミクロン〜約１ｃｍであり、より具体的には約５ミクロン〜約５００ミクロンであり、より具体的には約１０ミクロン〜約４００ミクロンであり、又はこれら具体的サイズのいかなる組み合わせでもよい。１つの具体的な態様において、１つ又は２つ以上の冷却特徴要素のサイズは約４００ミクロン以下のオーダーである。
【０４１７】
１つの具体的な態様において、１つ又は２つ以上の冷却特徴要素は内部冷却特徴要素、外部冷却特徴要素、又はそれらの組み合わせである。１つ又は２つ以上の冷却特徴要素はガスタービンブレードの１つ又は２つ以上の部分に位置していてよく、そして、温度、温度分布、又はそれらの両方に影響を与えてよい。１つの具体的な態様において、１つ又は２つ以上の冷却特徴要素は後縁、翼弦中央部（mid-chord section）、又は前縁に位置していてよい。
【０４１８】
１つの態様において、最終成形体は１つ又は２つ以上の内部冷却特徴要素を含むガスタービンブレードである。内部冷却においては、コンプレッサーから少量の空気が抽出（bled；抽気）されて、ガスタービンブレードに注入される。冷却空気は、サイクル性能を犠牲にしてエンジンコンプレッサーから供給されるのであり、したがって、本明細書に開示される内部冷却特徴要素は、要求される冷却空気流を最低限に抑えて必要な冷却を提供するものである。１つの具体的な態様において、要求される冷却流は全流量の約５％未満、約４％未満、約３％未満、約２％未満、又は約１％未満である。特定の諸態様において、内部冷却特徴要素は、熱伝達係数を約１％、約３％、約５％、約８％、約１０％、約１２％、約１５％、約１８％、又は約２０％前後、増加しつつも、通路における冷却流体の圧力損失を顕著に増やすことがない。
【０４１９】
１つの具体的な態様において、ガスタービンブレードは１つ又は２つ以上の冷却通路、冷却チャンネル、又は冷却空洞を含む。冷却空気は内部冷却通路と空洞を通過して流れ、内部対流冷却によりエアフォイルのボディーを冷却する。内部空洞と通路は、交差孔又は衝突孔により相互に接続されていてもよい。
【０４２０】
１つの具体的な態様において、タービンブレードは複数の冷却チャンネルを含み、複数とはすなわち、２つ又は３つ以上、３つ又は４つ以上、４つ又は５つ以上、５つ又は６つ以上、６つ又は７つ以上、７つ又は８つ以上、８つ又は９つ以上、９つ又は１０以上、１０又は１１以上である。１つ又は２つ以上の冷却チャンネルが単一パス又は複数パスであってよい。
【０４２１】
１つの態様において、冷却チャンネルの間隔、方向、及び形状は様々のものから選択できる。一定の諸態様において、１つ又は２つ以上の冷却チャンネルの断面形状が、円形、チューブ形、卵形（ovular）、正方形、長方形、三角形、台形、又は多角形である。冷却チャンネルは蛇行状流れ軸又はジグザグ状流れ軸により特徴付けられていてよい。任意により、冷却チャンネルは１つ又は２つ以上の乱気流発生特徴要素（turbulating feature）を有してよく、その例としては、１つ又は２つ以上の窪み、突起、ピンフィン（pin-fin）などが挙げられ、これらを単独で又は組み合わせて使用できる。一定の諸態様において、１つ又は２つ以上の乱気流発生特徴要素はどのような方向を有していてもよい。
【０４２２】
１つの態様において、タービンブレードは１つ又は２つ以上のピンフィン冷却チャンネルを含む。ピンフィンチャンネルは構造的支持を提供するとともに熱伝達を増強してよい。ピンフィンの間隔、方向、形状、及び位置は様々のものから選択できる。
【０４２３】
更なる１つの態様において、１つ又は２つ以上の冷却チャンネルはピン形状を含み、新規なピン形状は以下の特徴を有する：（１）所望の規模と位置で乱流を生成する能力が増大することにより、タービンエアフォイルの対流冷却を改善する；（２）斜立した又は交差したピン（angled or crossing pin）の使用により、局所的構造的剛性を改善する；（３）衝突冷却の方向の制御性能の増大によって衝突冷却の効果が増大し、これにより対流冷却性能を改善する；（４）突出したノズル形状を有する前縁の衝突孔によって、衝突冷却の効果を増大する；（５）チャンネル長さの増大、及び、内部空洞との位置関係により制限されない理想的な出口角度により、フィルム冷却の効果を改善する；（６）メッシュ衝突冷却を採用することで、より均一なエアフォイル壁温度を可能にする；（７）燃焼温度の増大を可能にすることにより、エンジン効率を改善する；（８）タービンブレードボディー温度の減少により、タービンブレードの耐久性を改善する；そして（９）ブレードの局所的剛性を調節してブレードの振動周波数を調整できる能力の増大により、タービンブレードの耐久性を改善する。
【０４２４】
ピンの形状は様々のものから選択できる。１つの態様において、ピンの形状は円形、ダイヤモンド形、又は立方体形である。
【０４２５】
ピンの直径（Ｄｐ）は様々のものから選択できる。１つの態様において、ピンの直径は約１ｎｍ〜約１０ｍであり、より具体的には約５００ｎｍ〜約１ｍであり、より具体的には約１ミクロン〜約１ｃｍであり、より具体的には約５ミクロン〜約５０ｍｍであり、より具体的には約１００ミクロン〜約３ｍｍであり、又はこれら具体的サイズのいかなる組み合わせでもよい。ピンの高さ（Ｈｐ）は様々のものから選択できる。１つの態様において、ピンの高さ（Ｈｐ）は１ｎｍ〜約１ｍであり、より具体的には約５００ｎｍ〜約５００ｍｍであり、より具体的には約１ミクロン〜約１０ｃｍであり、より具体的には約１５０ミクロン〜約３ｍｍであり、又はこれら具体的サイズのいかなる組み合わせでもよい。１つの具体的な態様において、ピンの高さ対直径比が約１．３と約８の間、より具体的には約１／２と約５の間である。
【０４２６】
一定の諸態様において、ピンは配列されて存在する。配列の種類は直線状（in-line）でもよいし、流れ方向に対してジグザグ状（staggered）でもよい。複数の配列のスパン方向（spanwise）の間隔と流れ方向（streamwise）の間隔とは異なっていてもよい。
【０４２７】
１つ又は２つ以上のピンフィンチャンネルがブレードのいずれの部分に位置していてもよい。１つの態様において、ピンフィンチャンネルはブレードの後縁に位置する。１つの具体的な態様において、本明細書に開示されるガスタービンブレードは、後縁空洞の吸込み側壁から圧力側壁に延びて配置されるピンを含む。ピンが壁から壁へ延びる距離は１ｎｍ〜１ｍ、より具体的には５００ｎｍ〜５００ｃｍ、より具体的には５ミクロン〜５００ｍｍ、より具体的には５０ミクロン〜５０ｍｍ、又はこれら具体的サイズのいかなる組み合わせでもよい。
【０４２８】
１つ又は２つ以上のピンの角度は様々のものから選択できる。本明細書に記載されるのは、従来の製造方法のデザイン制限を克服するデザイン先進性であり、従来の製造方法においては、ピンの各配列の方向が直交しなければならない対称面を、モールドの分割線がもたらす。本明細書に開示される成形体においては、ピンの全部又は一部の方向が、モールドの分割線に要求される対称面には限定されない。
【０４２９】
１つの具体的な態様において、本明細書に開示されるタービンブレードは、後縁において１つ又は２つ以上の冷却空洞を含み、該１つ又は２つ以上の冷却空洞は複数の乱気流発生ピンを含み、該乱気流発生ピンは後縁空洞の吸込み側壁と圧力側壁の間に傾斜して配置されている。
【０４３０】
１つ又は２つ以上のピンは角度により特徴付けられていてもよく、角度は、たとえば、−９０度〜９０度の範囲であり、より具体的には−７０度〜７０度の範囲であり、より具体的には−５０度〜５０度の範囲であり、又はこれら具体的角度のいかなる組み合わせでもよい。これらのピン中心線のベクトルはまた、同じ空洞内の他のピンに対して異なる角度にあってもよい。これらの角度は、たとえば、−９０度〜９０度の範囲であり、より具体的には−７０度〜７０度の範囲であり、より具体的には−５０度〜５０度の範囲であり、又はこれら具体的角度のいかなる組み合わせでもよい。
【０４３１】
１つの具体的な態様において、最終成形体（たとえばタービンブレード）は、最適化された振動挙動を通じて改善されたサイクル疲労性能を示す。本明細書に開示されるタービンブレードは、改善された振動挙動を示すことにより、改善された耐疲労性と増大された達成可能な使用寿命サイクル数を示すものであり、振動挙動と疲労との関係においては、空気力学的使用により駆動されるブレード振動の共振周波数が、ブレードの高サイクル疲労を引き起こす。振動挙動は、共振周波数と振動モードの形とにより特徴付けられる。共振周波数はブレードの剛性と形状により駆動され、ブレードの剛性と形状に影響を与えるのは、ブレードの外形、材料、温度、空気力学的負荷、機械的制振、及び回転速度である。よって、ブレードの機械的設計においては、ブレードの共振周波数を増加又は減少させることで、エンジン運転条件により刺激される共振周波数を避けることが含まれる。振動モードの形は、ノードライン（node line）と撓みと変化とによって特徴付けされ、各共振周波数で異なる。これらノードラインの位置は、振動モードの形において特定の共振周波数で撓まない位置を特徴付けし、そして、特定の共振周波数で撓まない位置は、ブレードの振動中の高ひずみ領域を規定する。これら高ひずみ領域の位置はタービンブレード設計において解析され、解析結果に基づき、ブレードの高ひずみ位置がブレードのストレスに弱い部分から離れた位置に来るように機械的設計がなされる。エアフォイルの形状（たとえば壁厚み、エアフォイル厚み、内部壁の位置、エアフォイルの全体的な空気力学的形状、及びピンの位置と量）は、伝統的に、エンジン運転条件で共振周波数を避け、また、振動モードの形を変えて高ひずみ位置がエアフォイルの重要領域に来るのを避けるように調節されている。
【０４３２】
本明細書に開示されるタービンブレードに存在する斜立したピンは、タービンブレードが局所的に１つの方向で曲がり、反対の方向で圧縮される時に、張力がかかる。近傍部分の形状に依存して、これが当該領域の等価剛性を増加または減少させることがあり得、その増加又は減少の割合は約０％〜約７０％、より具体的には約０％〜約５０％、より具体的には約０％〜約２０％、より具体的には約０％〜約５％である。これがブレードの共振周波数を増加または減少させ、その増加又は減少の割合は約０％〜約８４％、より具体的には約０％〜約７０％、より具体的には約０％〜約４４％、より具体的には約０％〜約２２％である。この態様において、ノードラインをブレード全長の一定割合でシフトでき、その割合は約０％〜約２０％、より具体的には約０％〜約１０％、より具体的には約０％〜約７％、より具体的には約０％〜約５％である。ブレードの共振周波数とノードラインの位置を変更できる能力が増加することにより、壁厚み、エアフォイル厚み、内部壁の位置、エアフォイルの形状、及びピンの位置と量の選択の自由度がより大きくなる。これにより、空気力学的形状とピン配列デザインを最適化する自由度がより大きくなる。こうして得られる全体的なエンジン効率の改善の割合は約１％、より具体的には約．１％、より具体的には約．０１％、より具体的には約．００５％である。加えて、自由度の増加により、ブレード故障までの合計時間を改善でき、その改善の割合は約５０％、より具体的には約２０％、より具体的には約１０％、より具体的には約３％である。
【０４３３】
１つの具体的な態様において、タービンブレードは後縁空洞の吸込み側壁から圧力側壁に延びて配置されるピンを有し、該ピンの角度は空洞の中央平面又は隣接するピンと交差する壁に対して直角か又は直角ではない。これらのピンは同じ角度で配置されてもよいし、様々な角度で配置されていてもよい。
【０４３４】
１つの具体的な態様において、後縁空洞の吸込み側壁から圧力側壁に延びて配置されるピンが交差（intersect）する。交差ピン（intersecting pin）は、後縁空洞の吸込み側壁から圧力側壁に延びて配置される交差ピンにより形成される局所構造の剛性を更に増加する。これにより、ブレードの振動挙動を調節する能力をより大きくできる。
【０４３５】
複数のピンが交差していてよく、複数のピンの数は、より具体的には２〜８個、より具体的には２〜５個、より具体的には２〜４個、又はこれら具体的な数のいかなる組み合わせでもよい。これらのピンは各々のピンの長さのいずれの位置で交差していてもよく、たとえば、２個のピンが交差した構造において「Ｖ」形状又は十字形状を形成していてもよい。３個のピンが交差した構造において、３側面を有するピラミッド形状を形成していてもよく、または、中央平面と交差して、互いに結合した２個のピラミッド形状を形成していてもよい。
【０４３６】
この態様において、交差ピンを用いることで、単独のピンを用いる場合に比べて、より広い面積に局所曲げ応力を分散できるので、当該領域の等価剛性を増加でき、増加の割合は約０％〜７０％、より具体的には約０％〜約５０％、より具体的には約０％〜約２０％、又はより具体的には約０％〜約５％である。これによりブレードの共振周波数が増加し、その増加の割合は約０％〜約８４％、より具体的には約０％〜約７０％、より具体的には約０％〜約４４％、より具体的には約０％〜約２２％である。この態様において、ノードラインをブレード全長の一定割合でシフトでき、その割合は約０％〜約２０％、より具体的には約０％〜約１０％、より具体的には約０％〜約７％、又はより具体的には約０％〜約５％である。ブレードの共振周波数とノードラインの位置を変更できる能力が増加することにより、壁厚み、エアフォイル厚み、内部壁の位置、エアフォイルの形状、及びピンの位置と量の選択の自由度がより大きくなる。これにより、空気力学的形状とピン配列デザインを最適化する自由度がより大きくなり、こうして得られる全体的なエンジン効率の改善の割合は約１％、より具体的には約．１％、より具体的には約．０１％、又はより具体的には約．００５％である。加えて、自由度の増加により、ブレード故障までの合計時間を改善でき、その改善の割合は約５０％、より具体的には約２０％、より具体的には約１０％、又はより具体的には約３％である。
【０４３７】
図８は、本明細書に開示されるタービンブレードの１つの態様における斜立したピン（３Ａ）と交差ピン（３Ｂ）を示す。斜立したピン（３Ａ）は後縁空洞の圧力側壁から吸込み側壁に延びて配置される突起である。この態様において、これらのピンは空洞の壁と中央平面との両方に対して角度をなしている。交差ピン（３Ｂ）は後縁空洞の圧力側壁から吸込み側壁に延びて配置される１対の突起であり、互いに交差して十字状構造を形成して１つの態様を示している。これらのピンは、他の態様において、より複雑な構造を形成してよい。
【０４３８】
１つの態様において、内部冷却メカニズムは１つ又は２つ以上のリブ乱気流発生チャンネルであり、すなわち、１つ又は２つ以上の乱気流発生リブを含むチャンネルである。１つの具体的な態様において、リブ乱気流発生チャンネルはガスタービンブレードの翼弦中央部（mid-chord region）に位置する。
【０４３９】
乱気流発生リブのサイズ、形状、間隔、分布、及び方向（角度）は様々のものから選択できる。乱気流発生リブの代表的な、非限定的な形状の例としては以下のものが挙げられる：正方形、二等辺三角形、逆向き直角三角形（reverse right-angle triangular）、直角三角形、直角台形、等脚台形、半円形、扇形、家形（house shaped）、逆向きカット台形（reverse cut-trapezoidal）、カット台形（cut-trapezoidal）、逆向きブーツ形（reverse boot-shaped）、ブーツ形（boot-shaped）、逆向き五角形（reverse pentagonal）、五角形、及び逆向き直角台形（reverse right angle trapezoidal）。１つの具体的な態様において、リブを内部冷却チャンネルの向かい合う壁面の両側に設ける。１つの具体的な態様において、内部冷却チャンネルの向かい合う壁面の１つの側だけがリブを有する。
【０４４０】
一定の諸態様において、リブが冷却チャンネルの隣接する壁（すなわち圧力側壁と吸込み側壁）に存在してもよい。代替的な諸態様において、リブは冷却チャンネルの片方の側だけに存在する。リブの配置は対称的でもよく、また、ずれて非対称であってもよい。
【０４４１】
１つの態様において、リブが流れに対して直角に配置されている。他の１つの態様において、リブは主たる流れに対して斜めに配置されている。１つの具体的な態様において、リブは７５度リブ、６０度リブ、又は４５度リブである。
【０４４２】
１つの具体的な態様において、タービンブレードはリブ−窪み 複合チャンネル（rib-dimpled compound channel）を含む。
【０４４３】
１つの態様において、タービンブレードは１つ又は２つ以上の衝突孔を含む。１つの具体的な態様において、タービンブレードは複数の衝突孔を含む。衝突孔のサイズ、形状、孔の貫入角度と位置は様々なものから選択できる。同様に、複数のフィルム冷却孔の間の間隔は様々なものから選択できる。
【０４４４】
１つの態様において、タービンブレードは１つ又は２つ以上の衝突孔を含み、それらが．０１３インチもの小さいものであり、それらの位置は内部又は外部のいずれでもよい。他の１つの態様において、タービンブレードは複数の角度で斜立した複数の衝突孔を含む。
【０４４５】
１つの具体的な態様において、衝突孔がタービンブレードに選択的に配置され、タービンブレードの各部分に対して標的化された冷却（directed cooling）を行なうことを可能にする。１つ又は２つ以上の衝突孔を、タービンブレードの１つ又は２つ以上の部分に位置させることができる。
【０４４６】
この態様における衝突孔を有するタービンブレードについては、圧力側壁に隣接する空洞への出口が複数の角度で形成され、これにより、衝突流れと衝突位置を設定する自由度を大きくでき、また、理想的な衝突角度が可能となる。この態様において、冷却空気は隣接する空洞から、衝突孔を通じて、エアフォイル壁に隣接する空洞に流入し、エアフォイルの内表面に衝突ジェット（impingement jet）として接触する。冷却空気がエアフォイル壁に衝突することで、対流熱伝達が生じ、（この際、熱伝達速度は衝突部位の中心で最も高くなり、）エアフォイル壁は局所的に各衝突ジェットにより冷却され、壁の局所がその周囲よりも冷却される。
【０４４７】
１つの態様において、圧力側壁に隣接する空洞への出口を有する衝突孔が複数の角度で形成され、これにより、衝突冷却流れの衝突位置を設定する設計自由度を大きくすることができる。
【０４４８】
不均一な温度分布を有するエアフォイル壁については、衝突孔を通じての標的化冷却を可能にすることが有利であり、これにより、局部的高温を持つ領域を、衝突孔から出る標的化した衝突ジェットで冷却できる。伝統的な製造方法は、衝突孔が互いに平行でなければならない、という設計上の制限がある。従来の方法を用いて形成した一定のエアフォイル内部壁形状については、衝突ジェットでの冷却が不可能なエアフォイル壁領域が存在する場合がある。１つの態様において、複数の角度で配置された衝突孔を含むタービンブレードが開示され、これにより、従来技術では衝突冷却が不可能であった壁の高温領域に冷却流を付与するように衝突ジェットを確実に標的化することができる。
【０４４９】
１つの態様において、衝突孔の直径は約１ｎｍ〜約１０ｍであり、より具体的には約５００ｎｍ〜約１ｍであり、より具体的には約１ミクロン〜約１ｃｍであり、より具体的には約５ミクロン〜約５０ｍｍであり、より具体的には約１００ミクロン〜約３ｍｍであり、又はこれら具体的サイズのいかなる組み合わせでもよい。これらの孔の中心線のベクトルは、該孔が貫通する壁に対して同じ角度にあってもよく、異なる角度にあってもよい。これらの角度は、たとえば、約−９０度〜約９０度の範囲であり、より具体的には約−６０度〜約６０度の範囲であり、より具体的には約−３０度〜約３０度の範囲であり、又はこれら具体的角度のいかなる組み合わせでもよい。
【０４５０】
１つの具体的な態様において、突起材料（positive material）で形成された出口を有する衝突孔を含むタービンブレードが開示され、該衝突孔が前縁空洞を隣接する単数又は複数の空洞に接続する。この突起材料は、衝突孔の出口から対向する壁までの距離を減少させる働きがある。この突起材料はまた、衝突孔の出口のガス空気力学的特性と衝突性能とを改善するような形状で形成されている。この態様において、衝突孔の直径は約１ｎｍ〜約１ｍであり、より具体的には約５００ｎｍ〜約５ｃｍであり、より具体的には約５０ミクロン〜約５０ｍｍであり、より具体的には約２００ミクロン〜約５ｍｍであり、又はこれら具体的サイズのいかなる組み合わせでもよい。
【０４５１】
この態様において、孔が貫通している壁から突起材料が突起していてよく、孔が壁を貫通する距離は約０ｎｍ〜約１ｍであり、より具体的には約５００ｎｍ〜約５ｃｍであり、より具体的には約５０ミクロン〜約５０ｍｍであり、より具体的には約２００ミクロン〜約１０ｍｍであり、又はこれら具体的サイズのいかなる組み合わせでもよい。突起の形状は円錐形、テーパーした円錐形、ピラミッド形、又は多角柱形であってよい。孔が貫通する壁に対する孔の角度は約１度〜約９０度の範囲であり、より具体的には約１０度〜約９０度の範囲であり、より具体的には約４０度〜約９０度の範囲であり、より具体的には約７０度〜約９０度の範囲であり、又はこれら具体的角度のいかなる組み合わせでもよい。衝突孔の出口から対向する壁への距離は約１ｎｍ〜約１ｍであり、より具体的には約５００ｎｍ〜約５ｃｍであり、より具体的には約５０ミクロン〜約５０ｍｍであり、より具体的には約２００ミクロン〜約１０ｍｍであり、又はこれら具体的サイズのいかなる組み合わせでもよい。
【０４５２】
１つの具体的な態様において、突起材料で形成されたノズル型出口を有する衝突孔が前縁空洞を隣接する単数又は複数の空洞に接続する。この突起材料は、衝突孔の出口から対向する壁までの距離を減少させる働きがある。この突起材料はまた、衝突孔の出口のガス空気力学的特性と衝突性能とを改善するような形状で形成されている。
【０４５３】
１つの態様において、１つ又は２つ以上の特徴要素が交差孔を含み、より具体的には複数の角度を有する交差孔を含む。
【０４５４】
１つの態様において、内部冷却特徴要素が冷却メッシュであり、冷却メッシュは小さな孔の高密度な配列を含む。図１１はタービンブレードの衝突冷却メッシュの１態様の図を示し、空気流（７Ｃ）が、小さな孔の高密度な配列を通じて、内部空洞（７Ａ）から隣接する空洞（７Ｂ）に流入し、該隣接する空洞（７Ｂ）は圧力側壁（７Ｄ）又は吸込み側壁のいずれかに隣接する。
【０４５５】
他の１つの態様において、タービンブレードは多孔性の金属壁を含む。１つの具体的な態様において、本明細書に開示されるタービンブレードの圧力側壁の一部が、確率論的構造を有する局所的な多孔性金属体積を包み込んでおり、該確率論的構造を通じて冷却空気が単一又は複数の入口から供給され、そしてフィルム冷却孔又はチップ孔から排出される。
【０４５６】
他の１つの態様において、１つ又は２つ以上の特徴要素が、外部からの冷却を促進する。
【０４５７】
１つの態様において、外部冷却メカニズムはフィルム冷却であり、フィルム冷却は、ブレードの構造体における複数の小さな孔を通してブレードの内部から外部へ冷却空気をくみ出すことを含む。すると冷却空気の薄層（フィルム）がブレードの外表面に形成されて、主たる流れからの熱伝達が減少する。
【０４５８】
１つの具体的な態様において、湾曲通路のフィルム冷却孔が、内部前縁空洞をタービンブレードの外面に接続する。フィルム冷却孔はフィルム冷却の層をブレードの外面に供給する。この態様において、湾曲したフィルム冷却通路は、改善されたフィルム冷却効果を可能にし、また、フィルム冷却孔の入口と出口の配置の自由度をより大きくできる。
【０４５９】
フィルム冷却通路は、単一曲率半径の１セクションからなるか、又は、複数の曲率半径の複数セクションと複数の直線セクションとの組み合わせからなるスプライン（spline）として定義される仮想上の中心線に従う通路断面によって規定されてよい湾曲を示す。複合中心線スプラインの単独セクションの個々の曲率半径は、無限（直線）〜約１ｎｍほどの小さい値の範囲、より具体的には約１００ｎｍ、より具体的には約１ミクロン、より具体的には約１００ミクロン、より具体的には約２００ミクロン、又はこれらのいかなる組み合わせでもよい。中心線スプラインは曲率半径付き曲線又は直線からなる複数セクションの複合体であってよく、セクションの数は約１〜約１００の範囲、より具体的には約１〜約５０の範囲、より具体的には約１〜約２０の範囲、より具体的には約１〜約１０の範囲、より具体的には約１〜約６の範囲、又はこれらのいかなる組み合わせでもよい。１つの態様において、複合中心線スプラインは２次元であり、単一の仮想平面においてのみ湾曲を示す。他の１つの態様において、複合中心線スプラインは３次元であり、２つの仮想平面において湾曲を示す。通路の断面はフィルム冷却通路の形状を規定するものであり、その形状の例は、正方形、角の丸い正方形、長方形、角の丸い長方形、台形、角の丸い台形、円形、又は卵形（ovular）であり、また、通路の断面は中心線スプラインに沿って複数の断面形状の間を推移してもよい。断面積は約１００平方ｎｍ〜約１平方メートルの範囲、より具体的には約２００平方ｎｍ〜約５０平方センチメートルの範囲、より具体的には約３００平方ｎｍ〜約１平方センチメートルの範囲、より具体的には約５００平方ｎｍ〜約１０平方ｍｍの範囲、またはこれらのいかなる組み合わせでもよい。断面積はフィルム冷却通路の内部入口から拡散形状への移行部にかけて一定でもよく、または、フィルム冷却通路の内部入口から拡散形状への移行部にかけて増加してもよく、後者の増加率は、約８０％もの大きい値、より具体的には約７０％、より具体的には約４５％、又はより具体的には約２０％である。
【０４６０】
フィルム冷却通路は、そのままの形状でエアフォイル壁の外表面を貫通してもよいし、また、拡散形状の出口に推移してエアフォイル壁の外表面を貫通してもよい。フィルム冷却通路の中心線がエアフォイル壁の外表面を貫通する際の角度は約０．０１度〜約９０度の範囲、より具体的には約０．１度〜約５０度の範囲、より具体的には約０．２度〜約４０度の範囲、より具体的には約０．２度〜約２０度の範囲、またはこれらのいかなる組み合わせでもよい。拡散形状の出口の働きにより、フィルム冷却流がエアフォイルの外表面に接触し続ける傾向が増加され、また、フィルム冷却流の形状の幅が広がり１つのフィルム冷却孔がカバーする範囲がより大きくなる。拡散形状は、フィルム冷却孔の出口から扇形に放射状に広がる複数の側壁を有し、該複数の側壁の各々と出口の中心線の間の角度は約０度〜約７０度の範囲、より具体的には約０度〜約５０度の範囲、より具体的には約０度〜約３０度の範囲、より具体的には約０度〜約１５度の範囲、より具体的には約０度〜約１０度の範囲、またはこれらのいかなる組み合わせでもよい。
【０４６１】
１つの具体的な態様において、内壁の一部に孔が高密度で配置されていることによって、多孔性挙動を示し、広い領域に均一で標的化した衝突冷却空気を供給する。衝突冷却は、空気対流冷却方法のうちで熱伝達能力が最も高いものの１つであるが、衝突冷却において最高の熱伝達能力は衝突ジェットの接触領域の中心に存在するため、衝突冷却は高い温度勾配を生じる場合がある。高い温度勾配は、熱によるひずみを生じ、それがタービンブレードの耐久性を減少させる。
【０４６２】
衝突孔のサイズを減少させること及び衝突孔の量を増加することで、衝突接触部位の間の熱勾配を減少できる。したがって、冷却の必要性が中程度である壁の大きな領域については、衝突孔の面積を最小化し、また、衝突孔の量を最大化することが有利である。伝統的な製造技術においては、衝突孔のサイズが約４００ミクロンより大きくなり、また、衝突孔の量が１平方センチ当たり約１００個未満となる、という制限がある。この態様において、直径約１ｎｍ〜約４００ミクロン又はそれ以上の孔の高密度の配置が可能となり、それにより、１平方センチ当たりの孔の個数が約５０〜約１０億、より具体的には約６０〜約１００万、より具体的には約８０〜約５００，０００、より具体的には約１００〜約１００，０００、またはこれらのいかなる組み合わせとなる。各孔は壁の厚み全体を貫通して延びており、壁の厚みは約１ｎｍ〜約１ｍであり、より具体的には約５００ｎｍ〜約５０センチメートルであり、より具体的には約１０ミクロン〜約１０センチメートルであり、より具体的には約２５０ミクロン〜約１５ｍｍであり、又はこれらのいかなる組み合わせでもよい。個々の孔の中心線は内壁の表面に対して一定の角度にあってよく、その角度は約１度〜約９０度の範囲であり、より具体的には約１０度〜約９０度の範囲であり、より具体的には約３０度〜約９０度の範囲であり、より具体的には約６０度〜約９０度の範囲であり、又はこれらのいかなる組み合わせでもよい。
【０４６３】
図９は、本明細書に開示される冷却特徴要素に基づく突起した出口特徴要素（positive exit feature）を有するタービンブレード前縁の衝突孔を示す。この態様において、空気は空洞から入口（４Ａ）と出口（４Ｂ）を通じて流れ、出口（４Ｂ）は内部壁（４Ｄ）と突起した特徴要素（４Ｃ）を貫通して延びている。
【０４６４】
図１０は、本明細書に開示される冷却特徴要素に基づく、圧力側空洞における、タービンブレードの斜立した衝突孔（５Ａ）を示す。冷却空気は各孔の入口（５Ｂ）と出口（５Ｃ）を通じて流れ、その後に圧力側壁（５Ｄ）の内側に衝突する。この態様において、これらの衝突孔は空洞壁の全部又は一部に沿って配列されており、孔は互いに平行ではない。
【０４６５】
図１１は、本明細書に開示されるタービンブレードの１つの態様を示し、湾曲した入口通路を持つフィルム冷却孔を含む。この態様において、入口通路（６Ｃ）は円形又は非円形の湾曲を持つ１つの平面（６Ａ）に沿って湾曲しており、また、他の平面（６Ｄ）においては直線状である。他の１つの態様において、入口通路は２つの平面（６Ｃ、６Ｅ）において湾曲しており、該２つの平面は円形湾曲と非円形湾曲の組み合わせ、又はこれらのいかなる組み合わせ（６Ｂ）でもよい。冷却空気は入口通路（６Ｃ、６Ｅ）から拡張出口（６Ｇ）へ流れる。この拡張出口（６Ｇ）は扇形あってよく、それにより、冷却流がエアフォイルの外表面に出る際に、より大きな流れ領域に触れることができる。
【０４６６】
他の１つの態様において、外部冷却メカニズムは蒸散（transpiration）であり、蒸散はタービンブレード中の孔から空気を放出することを含む。他の１つの態様において、外部冷却方法は遮熱コーティング（thermal barrier coating）を含む。
【０４６７】
１つの態様において、最終成形体はタービンノズルである。タービンノズルは、静止ケース又は中間アタッチメントに軸方向に沿って配置取り付けされた１つ又は２つ以上の段に配列されることができ、燃焼から生じる高温ガスを再方向付け及び加速して、後のタービンブレード段階及びノズル段階のために望ましい空気力学的・熱力学的な流れ特性を提供する。
【０４６８】
本願に更に開示されるのは、本明細書に開示される１つ又は２つ以上のタービンブレードを含むガスタービンエンジンである。
【０４６９】
実施例
実施例１：付加的に製造された可溶性コア／シェル モールドの製造
可溶性コア／シェル モールドを、図６に示す形状に合わせてデジタルライトプロジェクションを用いて付加的に製造した。形状はインナーネガティブキャビティー及びそれと結合したアウターシェルキャビティーを含む。
【０４７０】
インナーネガティブキャビティーは以下の寸法を有するセラミックコアの形状を示すものであった。全体高さ：約３インチ；全体幅：約１．２５インチ；全体厚み：約０．４インチ；前縁衝突：０．４０インチ；後縁スロット：０．０２５インチ×０．０１６インチ；乱気流発生部位（turbulator）：０．０２０インチ×０．０２０インチ；乱気流発生ピン：直径０．０３０インチ。アウターシェルキャビティーをインナーネガティブキャビティーに結合した。アウターシェルキャビティーの壁厚みは約０．５０ｍｍ〜１．５ｍｍであった。
【０４７１】
実施例２：複数壁セラミックコアの製造
焼結した複数壁セラミックコア（一体化したチップタイピンとコアタイ（tip tie pins and core ties）を含む）を付加的に製造された可溶性モールドを用いて製造して、図７に示す。このセラミックコアは、超合金タービンブレードの単結晶インベストメント鋳造への使用に好適であった。
【０４７２】
可溶性モールドをセラミック射出成形機に取り付けて、単結晶金属部品の鋳造に好適なセラミック材料を可溶性モールドに射出した。射出の後、モールドを射出成形機から取り外して、水に浸漬し、モールドが完全に溶解してセラミック部品だけが残るまで放置した。具体的には、モールドを浸漬した水をポンプで４時間未満にわたり穏かに撹拌したところモールドが完全に溶解し、溶解中に極小の膨張を示し、その後、グリーン状態セラミックコアが残った。焼結前のセラミックコアは以下の寸法を示した。全体高さ：約３インチ；全体幅：約１．２５インチ；全体厚み：約０．４インチ；前縁衝突：０．４０インチ；後縁スロット：０．０２５インチ×０．０１６インチ；乱気流発生部位（turbulator）：０．２０インチ×０．０２０インチ；乱気流発生ピン：直径０．０３０インチ。焼結後のセラミックコアは以下の近似組成と特性を示した。シリカ、９６．６８％；ジルコニウム、２．４８％；アルミナ、０．８４％。見掛け気孔率（１２００℃で焼結：２８．５％、１５００℃で焼結：２８．５％）；真の気孔率（１２００℃で焼結：２９．７５％、１５００℃で焼結：２８．５％）；プロセス収縮、ダイから焼結後まで（長さ：０．９５％、１２００℃で焼結、翼弦（chord）、１．３５％、プロファイル、１．５０％；自由線収縮、１．２７％）。
【図１】
2021531171.tif 000003
【図２】
2021531171.tif 000004
【図３】
2021531171.tif 000005
【図４】
2021531171.tif 000006
【図５】
2021531171.tif 000007
【図６Ａ】
2021531171.tif 000008
【図６Ｂ】
2021531171.tif 000009
【図７】
2021531171.tif 000010
【図８】
2021531171.tif 000011
【図９】
2021531171.tif 000012
【図１０】
2021531171.tif 000013
【図１１】
2021531171.tif 000014
【図１２】
2021531171.tif 000015
【図１３】
2021531171.tif 000016
【手続補正書】
【提出日】令和3年3月29日(2021.3.29)
【手続補正１】
【補正対象書類名】明細書
【補正対象項目名】全文
【補正方法】変更
【補正の内容】
【発明の詳細な説明】
【技術分野】
【０００１】
関連出願の相互参照
本出願は、２０１８年７月１８日に出願された米国特許仮出願第６２／６９９，７９７号、２０１８年７月３０日に出願された米国特許仮出願第６２／７１２，１１６号、２０１８年８月２日に出願された米国特許仮出願第６２／７１３，９２３号、２０１８年８月１７日に出願された米国特許仮出願第６２／７１９，２０９号、２０１８年８月１７日に出願された米国特許仮出願第６２／７１９，２８８号、及び２０１９年４月２５日に出願された米国特許仮出願第６２／８２９，７５６号に基づく優先権を主張する。これらの内容の全てが、参照により本明細書に組み込まれる。
【０００２】
本明細書において、ガスタービンエンジンなどの内燃機関の製造方法及び性能を改善することを目的とした、成形体と製造方法と（articles of manufacture and methods of manufacture）の両方が開示される。具体的には、改善された性能特性を有するタービンブレードなどの鋳造された金属製ターボ機械部品の製造に用いる複雑な内部形状を有するセラミックコアの効率的な製造のための、射出成形アセンブリー及び方法が開示される。
【背景技術】
【０００３】
内燃機関は、エネルギー産業及び航空宇宙産業において重要な役割を演じている。内燃機関の性能は、過去数十年間に著しく向上した。ターボ機械部品のための新規の材料や新規の冷却デザインの開発は、内燃機関の性能の向上にとって決定的に重要であり、内燃機関が上昇する温度において作動することを可能にするものである。たとえば、現代のガスタービンエンジンの運転温度は１５００℃と２０００℃との間にまで達し得る。
【０００４】
ガスタービンエンジンなどの内燃機関の製造方法と性能との両方を改善するとともに、関連するグリーンハウスガス放出量を削減することが、いまだ必要とされている。
【０００５】
具体的には、タービンブレードなどのターボ機械部品の製造方法、性能及びデザイン複雑性を改善することが、いまだ必要とされている。
【発明の概要】
【発明が解決しようとする課題】
【０００６】
本明細書において、内燃機関（具体的には航空宇宙産業部門やエネルギー産業部門で用いるガスタービンエンジン）の製造方法及び性能を改善することを目的とした、成形体、成形体の特徴要素（feature）、及び製造方法が開示される。
【課題を解決するための手段】
【０００７】
１つの態様においては、射出成形アセンブリーであって、（ｉ）付加的に製造された可溶性モノリシックポリマーモールド；（ｉｉ）任意により、該インナーモールドを包む中間層；及び、（ｉｉｉ）任意により、該中間層を取り囲むアウターシェル（outer shell）、を含む射出成形アセンブリーが開示される。射出成形アセンブリーが中間層、アウターシェル、又は中間層とアウターシェルとの両方を含むときは、付加的に製造された可溶性モノリシックポリマーモールドは、「インナーモールド」と称することもある。
【０００８】
１つの具体的な態様においては、付加的に製造された可溶性モノリシックポリマーモールドは、水又は有機溶媒に溶解する。１つの態様においては、付加的に製造された可溶性モノリシックポリマーモールドは、溶解時に極小の膨張挙動を示す。より具体的には、ポリマー体積の増加は、約２００％未満、約１５０％未満、約１００％未満、約５０％未満、約２５％未満、又は約２０％未満である。
【０００９】
１つの態様においては、付加的に製造された可溶性モノリシックポリマーモールドは、該モールドから製造される中間成形体（たとえば、セラミックコア）の特徴要素を形成するのに適する１つ又は２つ以上の特徴要素、具体的には、サイズにおいて約４００ミクロン又はそれより小のオーダーである特徴要素、を含む。
【００１０】
１つの態様においては、中間層、アウターシェル、又は中間層とアウターシェルとの両方は、従来法により製造される。別の１つの代替的態様においては、中間層とアウターシェルとは付加的に製造される。
【００１１】
別の１つの具体的な態様においては、中間層、アウターシェル、又は中間層とアウターシェルとの両方は可溶性である。
【００１２】
第２の態様においては、セラミックコアであって、本明細書に開示される射出成形アセンブリー、より具体的には、（ｉ）付加的に製造された可溶性モノリシックポリマーモールド；（ｉｉ）任意により、ポリマーモールドを包む中間層；及び、（ｉｉｉ）任意により、該中間層を取り囲むアウターシェル、を含む射出成形アセンブリー、を用いて製造されるセラミックコアが開示される。
【００１３】
１つの具体的な態様においては、セラミックコアは、金属製の成形体（たとえば、ターボ機械部品）を鋳造するのに適する。１つの態様においては、ターボ機械部品は、タービンブレード又はタービンベーンである。
【００１４】
１つの具体的な態様においては、セラミックコアは、アルミナ、ヒュームドシリカ、溶融シリカ、ケイ酸ジルコニウム、又はこれらの組み合わせを含む。
【００１５】
１つの態様においては、セラミックコアは、複数壁のセラミックコアである。
【００１６】
１つの態様においては、セラミックコアは、該セラミックコアを用いて鋳造される最終成形体（たとえば、タービンブレード又はタービンベーン）の１つ又は２つ以上の冷却特徴要素（cooling feature）を形成するのに適する１つ又は２つ以上の特徴要素を含む。
【００１７】
１つの態様においては、上記の１つ又は２つ以上の特徴要素は、サイズにおいて約１５０ミクロンから約５００ミクロンまでのオーダーである。一定の諸態様においては、セラミックコアは１つ又は２つ以上の特徴要素を含み、該特徴要素はサイズにおいて約１５０ミクロン若しくはそれより大、約２００ミクロン若しくはそれより大、約２５０ミクロン若しくはそれより大、約３５０ミクロン若しくはそれより大、約４００ミクロン若しくはそれより大、約４５０ミクロン若しくはそれより大、又は約５００ミクロン若しくはそれより大のオーダーである。１つの具体的な態様においては、セラミックコアは、サイズにおいて約４００ミクロン又はそれより小のオーダーの１つ又は２つ以上の特徴要素を含む。
【００１８】
第３の態様においては、本明細書に開示されるセラミックコア、より具体的には、本明細書に開示される射出成形アセンブリーを用いて製造されるセラミックコア、を用いて製造されるタービンブレードが開示される。
【００１９】
１つの態様においては、タービンブレードは、単結晶超合金を含む。
【００２０】
１つの態様においては、タービンブレードは、構造特徴要素、冷却特徴要素、又はこれらの組み合わせから選ばれる１つ又は２つ以上の特徴要素を含む。１つの具体的な態様においては、１つ又は２つ以上の特徴要素は、サイズにおいて約５ミクロンから約５００ミクロンまで、より具体的には、約１０ミクロンから約４００ミクロンまで、のオーダーである。
【００２１】
１つの態様においては、タービンブレードは、通路（passage）、チャンネル、空洞（cavity）、複合内部特徴要素、フローチャンネル、貯蔵所（reservoir）、入口（inlet）、出口（outlet）、及び階層的メッシュからなる群より選ばれる１つ又は２つ以上の冷却特徴要素を含む。
【００２２】
他の１つの具体的な態様においては、タービンブレードは、冷却通路（cooling passage）、冷却チャンネル又は冷却空洞（cooling cavity）から選ばれる１つ又は２つ以上の内部冷却特徴要素を含む。任意により、内部冷却特徴要素は、窪み（dimple）、リブ及びピンからなる群より選ばれる１つ又は２つ以上の乱気流発生要素（turbulating component）であってよい。
【００２３】
一定の諸態様においては、１つ又は２つ以上の乱気流発生要素は、ピン、より具体的には、１つ又は２つ以上のピン配列の形の複数のピンである。１つの具体的な態様においては、タービンブレードは、斜立したピン配列、交差したピン配列、又はこれらの両方を含む。
【００２４】
１つの特定の態様においては、ピンは、タービンブレード内の吸込側壁から圧力側壁に及んで存在している後縁空洞の全体に亘っており、該空洞の中央面又は壁に垂直でない１つ又は複数の角度で存在している。
【００２５】
他の１つの具体的な態様においては、タービンブレードは、１つ又は２つ以上の衝突孔、より具体的には、複数の衝突孔（impingement hole）を有する。１つの態様においては、１平方センチ当たりの衝突孔の数は、約１００より多い。特定の諸態様においては、１平方センチ当たりの衝突孔の数は、約１５０と約５００，０００との間、より具体的には、約１５０と約１００，０００との間である。
【００２６】
１つの態様においては、複数の衝突孔は、様々な角度で配列される。ある態様においては、複数の衝突孔を構成する個々の孔の中央線はタービンブレードの内壁の表面に対して角度を有し、該角度は約１度から約９０度、約１０度から約９０度、約３０度から約９０度、又は約６０度から約９０度、から選ばれる。
【００２７】
１つの態様においては、タービンブレードは複数の衝突孔を有し、該複数の衝突孔の全部又は一部は突起した特徴要素（positive feature）を有する。
【００２８】
１つの態様においては、タービンブレードは、１つ若しくは２つ以上の交差孔（crossover hole）、１つ若しくは２つ以上の衝突孔、又はこれらの両方を有し、いずれの場合においても、これらは隣接する空洞に対してそれぞれ異なる角度を有する。
【００２９】
別の１つの態様においては、タービンブレードは、内部冷却空洞及び内部冷却通路をエアフォイルの外部に連結する複数の冷却孔を有する。これらのフィルム冷却孔は、湾曲通路を有してよい。
【００３０】
１つの特定の態様においては、タービンブレードは従来のタービンブレードに比べて１つ又は２つ以上の改善された特性を有し、該改善された特性は、改善された耐久性、改善された平均的ブレード冷却効果、エアフォイル温度の低下、メンテナンス頻度の低減、及び改善された熱伝達冷却効果からなる群より選ばれる。
【００３１】
１つの態様においては、本明細書に開示されるタービンブレードは、従来のタービンブレードに比べて上昇したタービン入口温度を可能にする。１つの特定の態様においては、タービン入口温度の該上昇は、約１％より大きい上昇、約２％より大きい上昇、約３％より大きい上昇、約４％より大きい上昇、又は約５％より大きい上昇、である。１つの態様においては、タービンブレードは、タービン入口温度を、約１７００℃と約２０００℃との間、約１７００℃、約１８００℃、約１９００℃、約２０００℃、約２１００℃又は約２２００℃にすることができる。
【００３２】
第４の態様においては、ガスタービンエンジンアセンブリーを含むガスタービンエンジンであって、本明細書に開示される複数のタービンブレードを含むガスタービンエンジンが開示される。
【００３３】
１つの特定の態様においては、ガスタービンエンジンは、従来のガスタービンエンジンに比べて、改善された熱効率及び／又は改善された燃料効率により特徴付けられる。
【００３４】
１つの特定の態様においては、ガスタービンエンジンは、約０．１％と約１％との間の燃料効率の改善により特徴付けられる。
【００３５】
１つの特定の態様においては、ガスタービンエンジンは、従来のガスタービンエンジンと比べた場合のグリーンハウスガス放出量の削減により特徴付けられる。１つの特定の態様においては、グリーンハウスガス放出量の削減は、約０．１％と約１．０％との間である。
【００３６】
第５の態様においては、セラミックグリーン体を製造するための方法であって、（ｉ）セラミックスラリーを提供し；（ｉｉ）該流動性セラミックスラリーを、本明細書に開示される付加的に製造された可溶性モノリシックポリマーモールドに射出し、但し、ポリマーモールドは、任意により、本明細書に開示される射出成形アセンブリーの中に載置されており；（ｉｉｉ）該セラミックスラリーを放置することにより固化させ、これによりセラミックグリーン体を提供し；そして（ｉｖ）ポリマーモールドを溶解液によって溶解し、これにより分離されたセラミックグリーン体を得る、ことを含む方法、が開示される。
【００３７】
１つの特定の態様においては、上記の方法は、工程（ｉｉ）におけるポリマーモールドを付加的に製造する工程を更に含む。このような態様においては、上記の方法は、付加的に製造する工程と、従来法で製造する工程、即ち、射出成形の工程、とを組み合わせたものである。
【００３８】
１つの特定の態様においては、溶解液は水又は有機溶媒である。
【００３９】
別の１つの特定の態様においては、ポリマーモールドは、溶解時に極小の膨張挙動を示し、より具体的には、ポリマー体積の増加は、約２００％未満、約１５０％未満、約１００％未満、約５０％未満、約２５％未満、又は約２０％未満である。
【００４０】
１つの特定の態様においては、流動性セラミックスラリーは、固体粒子成分及びキャリア相成分を含む。任意により、流動性セラミックスラリーは、多孔性増加用成分、及び１つ又は２つ以上の添加剤を含む。
【００４１】
１つの特定の態様においては、上記の方法は、（ｖ）分離されたセラミックグリーン体からバインダーを除去し、これによりセラミックブラウン体を得、そして（ｖｉ）該セラミックブラウン体を焼結し、これによりセラミックコアを得る、という工程を更に含む。
【００４２】
１つの態様においては、工程（ｖ）におけるバインダー除去は、溶媒によるバインダー除去と熱によるバインダー除去とを含む。
【００４３】
第６の態様においては、セラミックコアを製造するための方法であって、（ｉ）セラミックスラリーを提供し；（ｉｉ）該セラミックスラリーを、本明細書に開示される付加的に製造された可溶性モノリシックポリマーモールドに射出し、但し、ポリマーモールドは、任意により、本明細書に開示される射出成形アセンブリーの中に載置されており；（ｉｉｉ）該セラミックスラリーを放置することにより固化させ、それによりセラミックグリーン体を得；（ｉｖ）ポリマーモールドを溶解液によって溶解し、これにより分離されたセラミックグリーン体を得；そして（ｖ）分離された該セラミックグリーン体を更に加工し、これによりセラミックコアを得る、ことを含む方法、が開示される。
【００４４】
１つの特定の態様においては、工程（ｖ）における更なる加工は、セラミックグリーン体からバインダーを除去し、これにより分離されたセラミックブラウン体を得、該セラミックブラウン体を焼結し、これによりセラミックコアを得ることを含む。１つの態様においては、バインダー除去は、溶媒によるバインダー除去、熱によるバインダー除去、又はこれらの組み合わせを含む。
【００４５】
１つの特定の態様においては、溶解液は水又は有機溶媒である。
【００４６】
別の１つの特定の態様においては、ポリマーモールドは、溶解時に極小の膨張挙動を示し、より具体的には、ポリマー体積の増加は、約２００％未満、約１５０％未満、約１００％未満、約５０％未満、約２５％未満、又は約２０％未満である。
【００４７】
１つの特定の態様においては、上記の方法は、工程（ｉｉ）におけるポリマーモールドを付加的に製造する工程を更に含む。このような態様においては、上記の方法は、付加的に製造する工程と、従来法で製造する工程、即ち、射出成形の工程、との組み合わせを含む。
【００４８】
１つの態様においては、本明細書に開示される方法は、従来のインベストメント鋳造法の１つ又は２つ以上の工程（たとえば、コア／ダイ アセンブリー、ワックスオーバーモールディング、及びセラミックシェリング）を省くことができる。
【００４９】
１つの特定の態様においては、上記の方法は、複数回反復される。１つの態様においては、反復される方法の収率は、約７０％より大、約７５％より大、約８０％より大、約８５％より大、又は約９０％より大である。
【００５０】
第７の態様においては、タービンエアフォイルを製造するための方法であって、（ｉ）本明細書に開示されるセラミックコアを提供し；（ｉｉ）溶融した金属を該セラミックコアの内部と周囲に導入し；（ｉｉｉ）該溶融した金属を放置することにより冷却し；（ｉｖ）該セラミックコアを除去する、ことを含む方法、が開示される。
【図面の簡単な説明】
【００５１】
【図１】本明細書に開示される、２つの部分を有する付加的に製造されたインナーモールド、中間層、及びアウターシェルを含む射出成形アセンブリーの１つの態様である。
【図２】本明細書に開示される、付加的に製造されたモノリシックインナーモールド、中間層、及びアウターシェルを含む射出成形アセンブリーの１つの態様である。
【図３】本明細書に開示されるタービンブレードの１つの態様である。
【図４】本明細書に開示されるタービンブレードの１つの態様である。
【図５】本明細書に開示されるセラミックコアの１つの態様である。
【図６Ａ】本明細書に開示される、付加的に製造されたコア／シェル モールドの１つの態様である。
【図６Ｂ】本明細書に開示される、付加的に製造されたコア／シェル モールドの１つの態様である。
【図７】本明細書に開示される、３次元形状の特徴要素により特徴付けられる、焼結したセラミックコアの１つの態様である。
【図８】本明細書に開示される、斜立したピン配列及び交差したピン配列を含むタービンブレードの１つの態様である。
【図９】本明細書に開示される、突起した特徴要素を有する衝突孔を有する前縁（lead edge）を含むタービンブレードの１つの態様である。
【図１０】本明細書に開示される、斜立した衝突孔を有するタービンブレードの１つの態様である。
【図１１】本明細書に開示される、フィルム冷却用の湾曲した孔を有するタービンブレードの１つの態様である。
【図１２】本明細書に開示される、衝突冷却メッシュを有するタービンブレードの１つの態様である。
【図１３】本明細書に開示されるセラミックコアの１つの態様である。
【発明を実施するための形態】
【００５２】
Ｉ．定義
本明細書において、「約」又は「近似的に」という用語は、通常、与えられた値又は範囲からのずれが２０％以内、好ましくは１０％以内、更に好ましくは５％以内を意味する。「約ｘ」という用語は、更に、ｘ自体を含む。
【００５３】
本明細書において、「付加的製造」（又は「３Ｄ−印刷」）とは、通常、１つ又は２つ以上の材料を積み上げ造形（build）することによって３次元形状の成分を製造し、これにより最終形状又は最終形状に近い物体を得ることにより特徴付けられる一群の過程を意味する。付加的製造は、製造過程において最初の形体から材料を除去する除去的製造と対比される。付加的製造のこの定義は、射出成形、押出し成形、吹込み成形、真空成形、圧縮成形などの他の従来の製造方法とも対比される。どのような好適な付加的製造技術も、本明細書に開示されるモールドを製造するために用いることができる。そのような付加的製造技術の非限定的な例として、材料押出し法（ＭＥ）、バインダー噴射法（ＢＪ）、材料噴射法（ＭＪ）、液槽重合法（ＶＰ）、粉末床融合法（ＰＢＦ）、ステレオリソグラフィー法（ＳＬＡ）、デジタルライトプロセッシング（ＤＬＰ）、シート積層法（ＳＬ）、及び指向性エネルギー堆積法（ＤＥＤ）を挙げることができる。
【００５４】
本明細書において「アルキル」という用語は、飽和又は不飽和の脂肪族基のラジカルを意味するものであって、例として、直鎖状のアルキル、アルケニル及びアルキニル基、鎖状のアルキル、アルケニル及びアルキニル基、シクロアルキル、シクロアルケニル及びシクロアルキニル（脂環式）基、アルキル置換されたシクロアルキル、シクロアルケニル及びシクロアルキニル基、並びに、シクロアルキル置換されたアルキル、アルケニル及びアルキニル基が挙げられる。明示しない限り、直鎖状又は分岐鎖状のアルキルは、骨格に３０個以下の炭素原子を有するものであり（たとえば、直鎖についてはＣ１−Ｃ３０、分岐鎖についてはＣ３−Ｃ３０）、より好ましくは、２０個以下の炭素原子を有するものである。同様に、シクロアルキルは、好ましくは、環構造の中に３〜１０個の炭素原子を有するものであり、より好ましくは、環構造の中に５個、６個又は７個の炭素原子を有するものである。
【００５５】
本明細書において「アルキルアリール」という用語は、アリール基（たとえば、芳香族基又は複素芳香族基）で置換されたアルキル基を意味する。
【００５６】
本明細書において「類似体」という用語は、別の化合物（参照化合物）と類似の構造を有するが特定の成分、官能基、原子などに関して異なる化合物を意味する。本明細書において、「誘導体」という用語は、親化合物から化学反応によって形成される化合物を意味する。類似体間の相違及び誘導体間の相違の非限定的な例として、環上の１又は２以上の官能基の１又は２以上の他の官能基への置き換え、及び、環上の１又は２以上の官能基を反応させることによる、１又は２以上の置換基の導入が挙げられる。
【００５７】
本明細書において「アルケニル」及び「アルキニル」という用語は、不飽和の脂肪族基であって、上記のアルキルと長さ及び可能な置換において類似するが、少なくとも１つの二重結合又は三重結合をそれぞれ含むものを意味する。
【００５８】
本明細書において「アリール」という用語は、５員、６員又は７員の芳香族、複素環式、融合芳香族、融合複素環式、二重芳香族、又は二重複素環式の環状構成体を意味するものであって、任意によりハロゲン、アルキル基、アルケニル基又はアルキニル基で置換されていてもよい。本明細書において広く定義される「Ａｒ」の例として、５員、６員又は７員の単環式芳香族基（０〜４個のヘテロ原子を含んでいてよい）が挙げられ、具体例として、ベンゼン、ピロール、フラン、チオフェン、イミダゾール、オキサゾール、チアゾール、トリアゾール、ピラゾール、ピリジン、ピラジン、ピリダジン、ピリミジンなどが挙げられる。環構造内にヘテロ原子を含むアリール基は、「アリール複素環」又は「複素芳香族」と称してもよい。芳香環は、環の１又は２以上の位置において本明細書に記載の置換基、たとえば、ハロゲン、アジド、アルキル、アラールキル、アルケニル、アルキニル、シクロアルキル、ヒドロキシル、アルコキシル、アミノ、ニトロ、スルフヒドリル、イミノ、アミド、ホスホネート、ホスフィネート、カルボニル、カルボキシル、シリル、エーテル、アルキルチオ、スルホニル、スルホンアミド、ケトン、アルデヒド、エステル、ヘテロシクリル、芳香族又は複素芳香族モイエティー（moiety）、−ＣＦ３、−ＣＮなどで置換されていてもよい。「Ａｒ」という用語はまた、２又は３以上の環を有する多重環式の環状構成体であって、２又は３以上の炭素が隣接する２つの環に共通であり（これらの環を「融合環」という）、環のうちの少なくとも１つが芳香族であって、他の環がたとえばシクロアルキル、シクロアルケニル、シクロアルキニル、アリール及び／又は複素環であるものを含む。複素環式の環の非限定的な例として、ベンゾイミダゾリル、ベンゾフラニル、ベンゾチオフラニル、ベンゾチオフェニル、ベンゾオキサゾリル、ベンゾオキサゾリニル、ベンゾチアゾリル、ベンゾトリアゾリル、ベンゾテトラゾリル、ベンゾイソオキサゾリル、ベンゾイソチアゾリル、ベンゾイミダゾリニル、カルバゾリル、４ａＨ−カルバゾリル、カルボリニル、クロマニル、クロメニル、シンノリニル、デカヒドロキノリニル、２Ｈ，６Ｈ−１，５，２−ジチアジニル、ジヒドロフロ［２，３ｂ］テトラヒドロフラン、フラニル、フラザニル、イミダゾリジニル、イミダゾリニル、イミダゾリル、１Ｈ−インダゾリル、インドレニル、インドリニル、インドリジニル、インドリル、３Ｈ−インドリル、イサチノイル、イソベンゾフラニル、イソクロマニル、イソインダゾリル、イソインドリニル、イソインドリル、イソキノリニル、イソチアゾリル、イソオキサゾリル、メチレンジオキシフェニル、モルホリニル、ナフチリジニル、オクタヒドロイソキノリニル、オキサジアゾリル、１，２，３−オキサジアゾリル、１，２，４−オキサジアゾリル、１，２，５−オキサジアゾリル、１，３，４−オキサジアゾリル、オキサゾリジニル、オキサゾリル、オキシインドリル、ピリミジニル、フェナントリジニル、フェナントロリニル、フェナジニル、フェノチアジニル、フェノキサチニル、フェノキサジニル、フタラジニル、ピペラジニル、ピペリジニル、ピペリドニル、４−ピペリドニル、ピペロニル、プテリジニル、プリニル、ピラニル、ピラジニル、ピラゾリジニル、ピラゾリニル、ピラゾリル、ピリダジニル、ピリドオキサゾール、ピリドイミダゾール、ピリドチアゾール、ピリジニル、ピリジル、ピリミジニル、ピロリジニル、ピロリニル、２Ｈ−ピロリル、ピロリル、キナゾリニル、キノリニル、４Ｈ−キノリジニル、キノキサリニル、キヌクリジニル、テトラヒドロフラニル、テトラヒドロイソキノリニル、テトラヒドロキノリニル、テトラゾリル、６Ｈ−１，２，５−チアジアジニル、１，２，３−チアジアゾリル、１，２，４−チアジアゾリル、１，２，５−チアジアゾリル、１，３，４−チアジアゾリル、チアントレニル、チアゾリル、チエニル、チエノチアゾリル、チエノオキサゾリル、チエノイミダゾリル、チオフェニル、及びキサンテニルが挙げられる。
【００５９】
本明細書において「アスペクト比」という用語は、物体における幅と高さとの比を意味する。たとえば、アスペクト比が３：１であるとは、物体において幅が高さの３倍であることを意味する。
【００６０】
本明細書において「生分解性」ポリマーという用語は、生理的条件又はエンドソーム条件の下で分解して巨大分子種、オリゴマー種及び／又はモノマー種になるポリマーを意味する。種々の好ましい態様においては、該ポリマー及びポリマー生分解副生物は、生体適合性である。生分解性ポリマーは、必ずしも加水分解可能ではなく、完全に分解するためには酵素反応を必要とするものでもよい。１つの態様においては、モールドの製造に用いる、本明細書に開示されるポリマー組成物は、生分解性である。別の１つの態様においては、モールドの製造に用いる、本明細書に開示されるポリマー組成物は、生分解性ではない。
【００６１】
本明細書において「鋳造」（casting）という用語は、溶融した又は流動性の材料を所望の形状を有する空ろなキャビティーを有するモールドに注ぎ込み、その後放置して固化することによって物体を製造する過程を意味する。固化された部分は、「鋳造物」として知られており、モールドから分離される。
【００６２】
本明細書において「触媒」又は「触媒中心」という用語は、化学反応の活性化エネルギーを低下させる分子種又はその成分であって、通常は化学反応によって分解も消費もされないものであり、再生されるもの又は再生可能であるものを意味する。触媒は、しばしば、化学反応の速さ又は収率を増加させるために用いられるものであり、これらの反応を実施する個人又は事業体に、大きな経済上、効率上及びエネルギー上の利点を与え得るものである。
【００６３】
本明細書において「セラミック」という用語は、通常、無機化合物、又は、非金属性の固形材料であって、主としてイオン結合又は共有結合によって保持される金属、非金属又は半金属原子を意味する。代表的なセラミックの例として、酸化物材料、窒化物材料、及びカーバイド材料が挙げられる。
【００６４】
本明細書において「セラミックコア」という用語は、鋳造されつつある部品の中に、鋳造過程の後では機械加工ができないほど小さいか又は複雑な空洞を形成するために、主として用いられるセラミック構造体を意味する。セラミックコアは、多様な種類のセラミック材料から製造することができる。そのようなセラミック材料の例として、溶融シリカ、ジルコニウム及び／又はアルミナを含む材料であって、通常はセラミック粉末とバインダーとの混合物の形であるものが挙げられる。ある態様においては、セラミックコアはコートされている。ある態様においては、セラミックコアは消失性セラミックコア（sacrificial ceramic core）である。
【００６５】
本明細書において「連鎖移動」という用語は、通常、連鎖重合の最中に起こり得る連鎖移動反応であって、活性の中心が、成長しつつある巨大分子又はオリゴマー分子から別の分子に、又は同じ分子の別の部位に移動して、それにより、該成長しつつある巨大分子又はオリゴマー分子の分子量を限定するものを意味する。
【００６６】
本明細書において「連鎖移動剤」（「制御剤」、「変性剤」又は「調整剤」ともいう）という用語は、成長しつつあるポリマー鎖（連鎖担体）のフリーラジカル部位と反応して該ポリマー鎖の更なる成長を阻止する化合物であって、該元のポリマー鎖を不活化して新たな成長鎖を生成することができるものを意味する。連鎖移動剤は、重合過程で形成されるポリマーの分子量分布に影響を与えることができ、また、ポリマーの物理的、機械的及び熱力学的挙動に影響を及ぼすことができる。連鎖移動剤は、連鎖移動反応をするのに十分な低い結合エネルギーを有する少なくとも１つの化学結合を含んでよく、連鎖移動活性は連鎖移動定数の形で報告されており、該定数は０．００１から２２０，０００超までに及んでよい。代表的な連鎖移動剤の非限定的な例として、ハロゲン含有化合物、芳香族炭化水素及びチオール（メルカプタン）が挙げられる。
【００６７】
本明細書において、オリゴマー化合物やポリマー化合物に関して単数形の「化合物」という語を用いる場合は、そのような混合物の場合を含むものである。本明細書において、変性されていないオリゴマー材料やポリマー材料を指すときは、任意の平均分子量を有するオリゴマー材料やポリマー材料を意味し得る。
【００６８】
本明細書において「冷却チャンネル」という用語は、通常、チャンネル又は通路であって、１つ又は２つ以上の冷却剤（気体又は液体）が流れて熱伝達を促進することができるものを意味する。
【００６９】
本明細書において「架橋」という用語は、２つの鎖の間の結合を意味する。架橋は、化学的な共有結合、鎖の絡み合いなどの物理化学的相互作用、分子鎖間水素結合、結晶化に見られるような鎖配列、ウレイドピリミジノン（ＵＰｙ）分子モイエティーが示す自己相補的水素結合のような超分子相互作用、イオン架橋又はイオノマー架橋、環動架橋（自由に動くことができる架橋）、１つの置換基の別の架橋相への分散及び／又は溶解によって形成される半相互貫入ネットワーク、多数の置換基の架橋によって形成される相互貫入ネットワークであって個々の置換基の間で全体が架橋されているネットワーク、液体結晶相互作用、又は他の架橋相互作用であってよい。架橋は、１つの鎖中のペンダント基と別の鎖の骨格との反応、又は、１つのペンダント基と別のペンダント基との反応によって形成してもよい。架橋は、異なる鎖の間に存在してもよいし、また、同一の鎖の中の異なる位置の間に存在してもよい。
【００７０】
本明細書において「硬化性」という用語は、強靭化又は高硬度化され得るモノマー材料、オリゴマー材料、ポリマー材料、又はそれらの組成物を意味し、典型的には、これらの中にあるポリマー鎖及び／又はオリゴマー鎖の架橋又は線状重合によって強靭化又は高硬度化され得るものである。
【００７１】
本明細書において「硬化する」という用語は、外部からの刺激（その非限定的な例として光、放射線、電子ビーム放射、熱、化学的添加剤（イオン性添加剤を含む）、及びこれらの組み合わせが挙げられる）を与えて架橋を誘導して材料の強靭化又は高硬度化をもたらす過程を意味する。ＵＶ硬化とは、光を用いて光硬化性ポリマーの性質を変える過程である。
【００７２】
本明細書において「クリープ（creep）」という用語は、一定の応力の下での且つ（典型的には）上昇する温度においての材料の経時的な変形を意味する。クリープは、材料の特性、曝露時間、曝露温度、及び加えられた応力（荷重）の関数である。ある状況の下では、変形は、材料が機能しなくなるほど大きいことがある。変形の速さは、クリープ速度と言い、クリープひずみと時間との関係を反映するものであって、一定の温度と応力との下で、材料の寸法の変化を正確に測定することによって求められる。クリープ限界（creep limit）とは、与えられた温度（たとえば、運転温度）において一定時間（たとえば数時間）、材料のクリープが設定量を越えることなく加えることができる最大の応力を意味する用語である。１つの特定の態様においては、本明細書に開示されるセラミックモールドのクリープ特性は、従来のセラミックモールドに比べて減少し、その減少率は、約０．１％〜約１０％、より具体的には、約０．１％若しくはそれより大、約０．５％若しくはそれより大、約１．０％若しくはそれより大、約３．０％若しくはそれより大、約５．０％若しくはそれより大、又は約８．０％若しくはそれより大である。
【００７３】
本明細書において「硬化」という用語は、材料が高硬度化する又は安定化する過程を意味するものであって、熱可塑性又は熱硬化性ポリマーが熱、湿気、触媒、電離放射線、酸若しくは塩基、酸化剤、光酸化還元剤、ＵＶ光、又は他の刺激の存在下で重合化反応を受けて直鎖状ポリマー、分岐状ポリマー、又は架橋ポリマーネットワークを形成する過程をも含むものである。
【００７４】
本明細書において「可溶性」という用語は、溶解することができる材料（たとえばモールド）について言うものであり、ここで、「溶解する」という用語は、溶質の溶液への推移を意味する。更に説明すれば、「溶解する」という用語は、粒子、イオン性の種、ポリマー、オリゴマー、分子、巨大分子、又は他の分子性成分の、異質な周囲の媒体（コロイド分散液、エマルション又は他の混合物が形成されているような液体環境を含む）への拡散又は分散をも意味する。
【００７５】
本明細書において「エンジン効率」という用語は、燃料に含まれるエネルギーの総量と、有効な仕事をするのに用いられたエネルギーの量との関係を意味する。燃焼温度は、ガスタービンエンジンの効率を決める１つの因子である。
【００７６】
本明細書において「排気ガス温度」という用語は、タービンを出る排気ガスの温度を意味する。排気ガス温度は、排気流の中に置いた熱電対によって測定され、フライトデッキの計器に華氏温度又は摂氏温度で表示される。
【００７７】
本明細書において「フィルム冷却」という用語は、圧縮機から出された抽出空気を用いたタービンブレードの冷却方法であって、該抽出空気をタービンブレードの内室に導き、その後、ブレードの壁の１つ又は２つ以上の小さい孔を介して排出することによって、ブレード外部表面に冷たい空気の層を形成し、これにより該表面を、燃焼器を出る熱い気体から保護するという冷却方法を意味する。
【００７８】
本明細書において「充填剤」という用語は、通常、ポリマー組成物に添加して費用を下げ、及び／又は、その性質を改善することができる材料（典型的には、粒子状の材料）を意味する。このような材料は、固体、液体又は気体の形であってよく、また、本来的に場所を占めて主に組成物製造費の低減のために用いられる増量充填剤であってもよく、また、機能的充填剤（その非限定的な例として、補強用充填剤、ゴム状充填剤及び繊維状充填剤が挙げられる）であってもよい。
【００７９】
本明細書において「フローチャンネル」という用語は、通常、微視的な大きさのチャンネルであって、１つ又は２つ以上の液体又は気体が貫通することができるものを意味する。
【００８０】
本明細書において「フリーラジカル開始剤」という用語は、通常、重合反応を開始するラジカルを生成することができる有機又は無機化合物を意味する。代表的な開始剤の非限定的な例として、過酸化物及びアゾ含有化合物が挙げられる。
【００８１】
本明細書において「フリーラジカル阻害剤」という用語は、通常、フリーラジカル重合反応の最中に添加することができる化合物であって、存在するラジカルと反応して該ラジカルを捕捉することができるものを意味する。このような捕捉事象は、ラジカル重合反応過程を阻害するように機能する。
【００８２】
本明細書において「ガスタービンエンジン」という用語は、連続燃焼機関又は内燃機関を意味する。航空機を推進したり駆動したりするために典型的に用いられる５種類のガスタービンエンジンとして、ターボファン、ターボプロップ、ターボシャフト、ターボジェット及びアンダクテッドファンが知られている。
【００８３】
本明細書において「ゲート」という用語は、材料がモールドのキャビティーに進入する位置を意味する。ゲートの種類として、たとえば、サブ、エッジ、ファン及びカシューが挙げられる。
【００８４】
本明細書において「ハロゲン」という用語は、フッ素、塩素、臭素又はヨウ素を意味する。
【００８５】
本明細書において「熱伝達」という用語は、温度の差による熱（熱エネルギー）の流れ、並びに、その結果として生ずる温度分布及び温度変化を意味する。
【００８６】
本明細書において「熱伝達率」という用語は、流体媒体と該流体が流れていく物体表面との間の対流熱伝達の量的特性（quantitative characteristic）を意味する。熱伝達は、局所的に測定することができる。
【００８７】
本明細書において「複素環」又は「複素環式」という用語は、３〜１０個（好ましくは５〜６個）の環上原子を有する単環式、二重環式又は多環式の環である環状ラジカルであって、炭素原子と１〜４個のヘテロ原子とからなるものを意味する。各ヘテロ原子は、非過酸化酸素、硫黄及びＮ（Ｙ）からなる群より選ばれ、Ｙは、無いか、又は、Ｈ、Ｏ、（Ｃ１−Ｃ４）アルキル、フェニル又はベンジルである。環状ラジカルは、任意により１〜３個の二重結合を含んでよいし、任意により１又は２以上の置換基で置換されていてよい。
【００８８】
複素環式の環の非限定的な例として、ベンゾイミダゾリル、ベンゾフラニル、ベンゾチオフラニル、ベンゾチオフェニル、ベンゾオキサゾリル、ベンゾオキサゾリニル、ベンゾチアゾリル、ベンゾトリアゾリル、ベンゾテトラゾリル、ベンゾイソオキサゾリル、ベンゾイソチアゾリル、ベンゾイミダゾリニル、カルバゾリル、４ａＨ−カルバゾリル、カルボリニル、クロマニル、クロメニル、シンノリニル、デカヒドロキノリニル、２Ｈ，６Ｈ−１，５，２−ジチアジニル、ジヒドロフロ［２，３−ｂ］テトラヒドロフラン、フラニル、フラザニル、イミダゾリジニル、イミダゾリニル、イミダゾリル、１Ｈ−インダゾリル、インドレニル、インドリニル、インドリジニル、インドリル、３Ｈ−インドリル、イサチノイル、イソベンゾフラニル、イソクロマニル、イソインダゾリル、イソインドリニル、イソインドリル、イソキノリニル、イソチアゾリル、イソオキサゾリル、メチレンジオキシフェニル、モルホリニル、ナフチリジニル、オクタヒドロイソキノリニル、オキサジアゾリル、１，２，３−オキサジアゾリル、１，２，４−オキサジアゾリル、１，２，５−オキサジアゾリル、１，３，４−オキサジアゾリル、オキサゾリジニル、オキサゾリル、オキシインドリル、ピリミジニル、フェナントリジニル、フェナントロリニル、フェナジニル、フェノチアジニル、フェノキサチニル、フェノキサジニル、フタラジニル、ピペラジニル、ピペリジニル、ピペリドニル、４−ピペリドニル、ピペロニル、プテリジニル、プリニル、ピラニル、ピラジニル、ピラゾリジニル、ピラゾリニル、ピラゾリル、ピリダジニル、ピリドオキサゾール、ピリドイミダゾール、ピリドチアゾール、ピリジニル、ピリジル、ピリミジニル、ピロリジニル、ピロリニル、２Ｈ−ピロリル、ピロリル、キナゾリニル、キノリニル、４Ｈ−キノリジニル、キノキサリニル、キヌクリジニル、テトラヒドロフラニル、テトラヒドロイソキノリニル、テトラヒドロキノリニル、テトラゾリル、６Ｈ−１，２，５−チアジアジニル、１，２，３−チアジアゾリル、１，２，４−チアジアゾリル、１，２，５−チアジアゾリル、１，３，４−チアジアゾリル、チアントレニル、チアゾリル、チエニル、チエノチアゾリル、チエノオキサゾリル、チエノイミダゾリル、チオフェニル、及びキサンテニルが挙げられる。
【００８９】
本明細書において「複素アリール」という用語は、５個又は６個の環上原子を含む単環式芳香族環であって、炭素原子と１個、２個、３個又は４個のヘテロ原子とからなるものを意味するのであって、各ヘテロ原子は、非過酸化酸素、硫黄及びＮ（Ｙ）からなる群より選ばれ、ここで、Ｙは、無いか、又は、Ｈ、Ｏ、（Ｃ１−Ｃ８）アルキル、フェニル又はベンジルである。複素アリール基の非限定的な例として、フリル、イミダゾリル、トリアゾリル、トリアジニル、オキサゾイル、イソオキサゾイル、チアゾリル、イソチアゾイル、ピラゾリル、ピロリル、ピラジニル、テトラゾリル、ピリジル（又は、そのＮ−オキサイド）、チエニル、ピリミジニル（又は、そのＮ−オキサイド）、インドリル、イソキノリル（又は、そのＮ−オキサイド）、キノリル（又は、そのＮ−オキサイド）などが挙げられる。「複素アリール」という用語は、また、オルト融合二重環式複素環のラジカルであって融合前の環の原子に由来する約８〜１０個の環上原子を有するもの（特に、ベンゼンの誘導体、又は、ベンゼンにプロピレン、トリメチレン若しくはテトラメチレンジラジカルを融合させることによって誘導されるもの）をも意味する。複素アリールの例として、フリル、イミダゾリル、トリアゾリル、トリアジニル、オキサゾイル、イソオキサゾイル、チアゾリル、イソチアゾイル、ピラキソリル、ピロリル、ピラジニル、テトラゾリル、ピリジル（又は、そのＮ−オキサイド）、チエンチル、ピリミジニル（又は、そのＮ−オキサイド）、インドリル、イソキノリル（又は、そのＮ−オキサイド）、キノリル（又は、そのＮ−オキサイド）などが挙げられる。
【００９０】
本明細書において「衝突冷却」という用語は、衝突する流体の温度が衝突される表面の温度と異なるような冷却を意味する。本明細書に記載されるある態様においては、１つ又は２つ以上の衝突冷却方法が、タービンブレードの前縁、タービンブレードの翼弦中央部（mid-chord section）、又はタービンブレードの中の任意の位置で用いられる。
【００９１】
本明細書において「衝突距離」という用語は、衝突孔の出口から衝突ジェットの接触位置までの距離を意味する。
【００９２】
本明細書において「衝突ジェット」という用語は、円柱状の冷却空気流であって、衝突孔から流れ出て、衝突孔の出口と反対側のエアフォイル壁と接触するものを意味する。
【００９３】
本明細書において「射出成形」という用語は、流動可能な材料を、任意により圧力下で、キャビティーに射出することによって部品を製造するための製造過程を意味するものであって、通常、材料は、固化、冷却、高硬度化した後にキャビティーから取り出される。この過程は、多様な種類の材料（プラスチック、ファイバー、セラミック、粉末化した金属など）をバインダーであるポリマー、並びに、多孔性増加用成分、可塑剤、キャリア、結晶化エネルギー調整剤、及び離型促進剤（demolding facilitation agent）である付加的な添加剤とともに用いて、成形体を製造するために用いることができる。射出成形アセンブリーは、１つ又は２つ以上の構成要素を有してよい。構成要素の非限定的な例として、剛体であるアウターシェルと中空の内部キャビティーとからなるモールドが挙げられる。
【００９４】
本明細書において「インナーモールド」という用語は、射出成形アセンブリーの１つ又は２つ以上の構成要素に取り囲まれ又は取り巻かれたモールドを意味する。構成要素の非限定的な例として、中間層、及び、外層又はアウターシェルが挙げられる。
【００９５】
本明細書において「内部冷却」という用語は、タービンブレードの冷却方法であって、タービンブレードの内部構造を（主として）利用するものを意味する。
【００９６】
本明細書において「内部冷却チャンネル」という用語は、タービンブレードの内部に根のように埋め込まれて前縁から後縁へ向かう冷却チャンネルを意味する。冷却チャンネルは、その設計上の考慮事項に依存して、単一の通路又は複数の通路となるチャンネルとして形成してよい。これらの内部冷却チャンネルは、タービンブレードのエアフォイル部又はプラットフォーム部にあってよい。
【００９７】
本明細書において「内燃機関」という用語は、熱機関であって、燃料の燃焼が、作動流体の流れ回路の一体的一部分である燃焼室の中で酸化剤（通常は、空気）の存在下で起こるものを意味する。内燃機関は、航空宇宙、自動車、及びエネルギーの部門を含む様々な産業部門において用いられている。
【００９８】
本明細書において「インベストメント鋳造法」（「ロストワックス成形」又は「精密鋳造」ともいう）という用語は、破壊可能なコアを用いて部品を鋳造する過程であって、材料（たとえば、金属）を該破壊可能なコアの回りに鋳造するものを意味する。一旦材料が冷却した後に、破壊可能なコアは、鋳造された部品から除去され、鋳造された部品の内部に、破壊可能なコアの形状に対する反転形状を有する空洞を残す。破壊可能な又は除去可能なコアの形状は、普通、該空洞の形状のネガと称される。インベストメント鋳造のための破壊可能なコアを製造するために用いられる材料の１つは、セラミック材料である。
【００９９】
本明細書において「アイオノマー種」という用語は、通常、イオン性の繰り返し単位を含むポリマー材料を意味する。
【０１００】
本明細書において広く用いられる「噴射可能」という用語は、通常、３次元インクジェット印刷に用いられる硬化性組成物などの、インクジェット印刷過程に用いられる硬化性組成物の適合性を意味する。
【０１０１】
本明細書において「前縁」という用語は、通常、タービンブレードの前部又は鼻部を意味する。
【０１０２】
本明細書において、「平均粒子サイズ」という用語は、通常、粒子の集団の統計学的な平均粒子サイズ（直径）を意味する。実質的に球状の粒子の直径は、物理学的又は流体力学的直径を意味してもよい。球状でない粒子の直径は、優先的に、流体力学的直径を意味してもよい。本明細書において、球状でない粒子の直径は、粒子の表面上の２点の間の直線距離の最大値を意味してもよい。平均粒子サイズは、当分野において知られている方法、たとえば動的光散乱法、によって測定することができる。
【０１０３】
本明細書において「モールド」という用語は、加工器具であって、該加工器具に流動可能な材料を射出してその中で固定した形状を形成するものを意味する。
【０１０４】
本明細書において「成形条件」という用語は、要求される成形体を得るために成形機に設定される、シリンダー温度、射出速度、モールド温度、射出圧力などの条件を意味する。
【０１０５】
本明細書において「モノリシック」という用語は、単一の纏まり又は単一部分のみからなる物体を意味する。
【０１０６】
本明細書において「ネットワーク」という用語は、架橋によって相互に結合したオリゴマー鎖及び／又はポリマー鎖を有する実体を意味するものであり、３次元的に架橋しているものを含む。
【０１０７】
本明細書において「有機金属」という用語は、化合物、塩、材料又は分子であって、「金属」成分と「有機」成分との両方を含むというハイブリッドの特徴を有するものを意味する。金属成分と有機成分との結合の性質については、限定はない。ここで「金属」とは、周期律表の炭素以外の任意の元素として定義される。また、ここで「有機」とは、炭素含有を意味し、少なくとも１つの炭素原子を含む任意の基、断片、分子又は材料であってよい。
【０１０８】
「オルト」、「メタ」及び「パラ」という用語は、それぞれ、１，２−、１，３−、及び１，４−の２箇所で置換されているベンゼンを意味する。たとえば、１，２−ジメチルベンゼンという名称とオルトジメチルベンゼンという名称とは、同一の意味である。
【０１０９】
本明細書において「光開始剤」という用語は、通常、光の吸収により光反応を受ける化合物であって、該光反応により、重合反応を開始することができる反応性を有する種（ラジカル、カチオンなど）を生成する化合物を意味する。代表的な光開始剤の例として、ラジカル光開始剤及びカチオン光開始剤が挙げられる。
【０１１０】
本明細書において「可塑剤」という用語は、通常、転移温度（たとえば、ガラス転移温度）を下げるために、及び／又は、ポリマーを主体とする材料の粘度を下げるために、ポリマー鎖間に介在することができる化合物（添加剤）を意味する。代表的な可塑剤の例として、フタレート類、ジカーボネート類、ホスフェート類、及び脂肪酸エステル類のような材料類が挙げられる。
【０１１１】
本明細書において「ポリマー」という用語は、互いに結合した多数の類似の単位から、主として又は完全に構成される分子構造を有する物質を意味する。ポリマーの例として、可塑剤や樹脂として用いられる多数の合成有機材料が挙げられる。
【０１１２】
本明細書において「プレポリマー」という用語は、ネットワークを形成するための架橋を経ていないオリゴマー鎖又はポリマー鎖を意味する。
【０１１３】
本明細書において「剛性」という用語は、固体が変形に抵抗する傾向を意味する。「可撓性のある（compliant）」という用語は、力学においては、剛性と反対の意味である。
【０１１４】
本明細書において「ゴム」又は「エラストマー」という用語は、架橋されたネットワークポリマーを意味する。このポリマーは、「ゴム領域」の範囲内と規定される温度において変形に応答してエラストマー的挙動を示してよい。
【０１１５】
本明細書において「ランナー」という用語は、典型的にはモールド器具の内部に在り又はその一部であり、溶融した材料をモールド器具の中のキャビティー部分に導くスプルーと連絡するチャンネルのシステムを意味する。
【０１１６】
本明細書において「消失性モールド」（sacrificial mold）という用語は、通常、他の成形体を形成する過程において犠牲となって除去されたり破壊されたりするために形成される形状パターンを意味する。消失性ポリマー材料の例として、燃え尽きる材料、溶媒可溶材料、及び溶媒分解性材料が挙げられる。消失性ポリマー材料は、他の成形体の製造に用いられるネガ、ポジ、又はその他の像に形成することができる。
【０１１７】
本明細書において「単結晶合金」という用語は、通常、金属の混合物であって、全体が実質的に単一の粒（即ち、１つの連続的結晶）を形成するように加工（固化）され得るものを意味する。
【０１１８】
本明細書において「焼結」という用語は、粉末材料が加熱によって（通常、更に圧縮によって）液化することなく固体又は多孔性の塊になる過程を意味する。
【０１１９】
本明細書において「溶媒分解性」という用語は、一定の触媒（有機溶媒、水、水性溶媒など）の存在下、化学的環境下、又は一定の反応条件下で１つ又は２つ以上の化学反応を受けるポリマーであって、該化学反応によりイオン結合、共有結合及び／又は水素結合が開裂し、最終的に完全な又は部分的なポリマー分解を生じるものを意味する。「水分解性」ポリマーは、溶媒分解性ポリマーの１種であって、水又は水性溶媒の存在下で１つ又は２つ以上の化学反応を受け、イオン結合、共有結合及び／又は水素結合が開裂し、最終的に完全な又は部分的なポリマー分解を生じる。
【０１２０】
本明細書において「溶媒可溶」という用語は、普通の有機溶媒の存在下で溶解、分解、分散及び／又は膨張をすることができるポリマーを意味する。「水溶性」ポリマーは、溶媒可溶性ポリマーの１種であって、水及び／又は水性溶媒の存在下で溶解、分解、分散及び／又は膨張をすることができる。
【０１２１】
本明細書において「スプルー」という用語は、溶融している材料を射出成形機のノズルから射出用モールド器具全体の入口地点に導くチャンネルを意味する。
【０１２２】
本明細書において「ステレオリソグラフィー」という用語は、通常、３次元印刷技術の１形態であって、たとえば、典型的には好適な組成物の光重合反応を用いて、層を積み重ねる方式で、模型、原型、パターン、モールド、ダイ、製造物の部品又は構成要素などの製造に用いられる技術を意味する。
【０１２３】
本明細書において「置換されている」という用語は、当該官能基が１又は２以上の置換基を自分自身に結合していることを意味する。置換基の非限定的な例として、水素、ハロゲン、シアノ、アルコキシル、アルキル、アルケニル、シクロアルキル、シクロアルケニル、アリール、ヘテロシクロアルキル、ヘテロアリール、アミン、ヒドロキシル、オキソ、ホルミル、アシル、カルボン酸（−ＣＯＯＨ）、−Ｃ（Ｏ）Ｒ’、−Ｃ（Ｏ）ＯＲ’、カルボキシレート（−ＣＯＯ−）、１級アミド（たとえば、−ＣＯＮＨ２）、２級アミド（たとえば、−ＣＯＮＨＲ’）、−Ｃ（Ｏ）ＮＲ’Ｒ’’、−ＮＲ’Ｒ’’、−ＮＲ’Ｓ（Ｏ）２Ｒ’’、−ＮＲ’Ｃ（Ｏ）Ｒ’’、−Ｓ（Ｏ）２Ｒ’’、−ＳＲ’、−Ｓ（Ｏ）２ＮＲ’Ｒ’’、スルフィニル基（たとえば、−ＳＯＲ’）、及びスルホニル基（たとえば、−ＳＯＯＲ’）が挙げられる。但し、上記の例において、Ｒ’とＲ’’とはそれぞれ独立に水素、アルキル、アルケニル、アルキニル、シクロアルキル、アリール、ヘテロシクロアルキル又はヘテロアリールであってよく、Ｒ’とＲ’’とは任意によりそれぞれ独立にハロゲン、ヒドロキシル、オキソ、シアノ、ニトロ、アミノ、アルキルアミノ、ジアルキルアミノ、アルキル（任意により１又は２以上のハロゲン、アルコキシ又はアリールオキシで置換されていてもよい）、アリール（任意により１又は２以上のハロゲン、アルコキシ、アルキル又はトリハロアルキルで置換されていてもよい）、ヘテロシクロアルキル（任意によりアリール、ヘテロアリール、オキソ又はアルキル（任意によりヒドロキシルで置換されていてもよい）で置換されていてもよい）、シクロアルキル（任意によりヒドロキシルで置換されていてもよい）、ヘテロアリール（任意により１又は２以上のハロゲン、アルコキシ、アルキル又はトリハロアルキルで置換されていてもよい）、ハロアルキル、ヒドロキシアルキル、カルボキシ、アルコキシ、アリールオキシ、アルコキシカルボニル、アミノカルボニル、アルキルアミノカルボニル、及びジアルキルアミノカルボニル、並びにこれらの組み合わせからなる群より選ばれる１又は２以上の置換基で置換されていてもよい。或る場合には、「置換されている」という用語は、炭素鎖（たとえば、アルキル、アルケニル、シクロアルキル、シクロアルケニル又はアリール基）中の、ヘテロ原子（たとえば、窒素又は酸素であるが、これらに限らない）に置換され得る１又は２以上の炭素原子の１箇所又は２箇所以上の置換を意味することもある。
【０１２４】
本明細書において「超分子」という用語は、通常、複数の分子成分の１つ又は複数の集まりであって、該成分が典型的には弱い、しばしば可逆な力（その非限定的な例として分子間力、水素結合、金属配位、疎水力、ファンデルワールス力、π−π相互作用、及び静電効果が挙げられる）を介して集められているものを意味する。
【０１２５】
本明細書において「膨張」という用語は、通常、架橋ポリマーが、溶媒中に置かれたときに、溶媒に溶解することなく、溶媒の少なくとも一部を吸収する能力を意味する。膨張は、溶媒が架橋ポリマーネットワークに貫入する能力から生ずる。
【０１２６】
本明細書において「熱可塑性」という用語は、巨大分子構造において直鎖状又は少し分岐状であるポリマーであって、共有結合によっては架橋していないものを意味する。
【０１２７】
本明細書において「熱硬化性」又は「熱硬化した」という用語は、架橋ポリマーであって、モノマー、オリゴマー又はポリマー前駆体から形成される共有結合性、超分子性、又はその他の架橋を有するポリマーを意味する。
【０１２８】
本明細書において「チップ」という用語は、タービンブレード又はベーンの最も外側の部分を意味する。
【０１２９】
本明細書において「後縁（trail edge）」という用語は、タービンブレードの後方又は尾部である後縁を意味する。
【０１３０】
本明細書において「器具」又「加工器具」という用語は、モールド、ダイ又は他の装置であって、様々な製造過程（たとえば可塑的射出成形、ニッケル補強、熱形成、吹込み成形、真空鋳造、ダイ鋳造、シート金属押し、水力形成、鍛造、複合積上げ加工、機械加工、アセンブリー固定など）に用いられる装置を意味する。
【０１３１】
本明細書において「タービンブレード」という用語は、ガスタービン又は蒸気タービンのタービン部分を構成する個々の要素を意味する。タービンブレードは回転していても静止していてもよい。静止しているブレードは、「ベーン」とも称される。ブレードは、燃焼器によって製造される高温高圧のガスからエネルギーを抽出することを担当する。ブレードは、また、燃焼器によって製造される高温高圧のガスの流れの方向を決めたり、該流れを促進したりすることを担当する。
【０１３２】
本明細書において「乱気流発生ピン」又は「ピン」という用語は、タービンブレードの熱交換チャンネル（たとえば、内部冷却チャンネル）に存在するピンを意味する。
【０１３３】
本明細書において「乱気流発生リブ」又は「リブ」という用語は、タービンブレードの熱交換チャンネル（たとえば、内部冷却チャンネル）に存在するリブを意味する。
【０１３４】
本明細書において「タービン入口温度」又は「ＴＩＴ」という用語は、燃焼室排気ガスのタービンユニットに入るときの温度を意味する。ガスタービンの熱効率及び出力は、タービン入口温度を上げることによって向上する。
【０１３５】
本明細書において「粘弾性」という用語は、変形を受けるときに粘性と弾性との両方の特徴を示す材料の性質を意味する。
【０１３６】
本明細書において「粘度」という用語は、流れることに対する物質（典型的には、液体）の抵抗を意味する。粘度は、剪断力の概念と関係する。粘度は、流体の異なる層が、互いに抗して移動する際に、互いに又は他の表面に対して剪断力を発揮することによる結果であると理解され得る。粘度には、いくつかの尺度がある。粘度の単位は、Ｎｓ／ｍ２であり、パスカル−秒（Ｐａ−ｓ）として知られている。粘度は、「動」的でもよいし、「絶対」的でもよい。動粘度は、運動量が流体中を移動する速さの尺度であり、ストークス（Ｓｔ）を単位として測定される。動粘度は、重力の影響下での流体の流れにくさ（resistive flow）の尺度である。体積が等しく粘度が異なる２つの流体を同型の毛細管粘度計の中に置き、重力の下で流れるようにすると、粘度の高い方の流体は、粘度の低い方の流体に比べて、毛細管を流れるのに時間を要する。もし、たとえば、第１の流体が流れを完了するのに２００秒かかり、第２の流体が流れを完了するのに４００秒かかるとすれば、第２の流体は動的粘度の尺度において第１の流体の２倍の粘性を有するという。動粘度の単位は、（長さ）２／時間  である。普通、動粘度は、センチストークス（ｃＳｔ）で表される。動粘度のＳＩ単位は、ｍｍ２／ｓ  であり、１  ｃＳｔ  に等しい。「絶対粘度」は、「粘度」又は「単純粘度」とも呼ばれることがあり、動粘度と流体密度との積である。絶対粘度は、センチポイズ（ｃＰ）を単位として表される。絶対粘度のＳＩ単位は、ミリパスカル−秒（ｍＰａ−ｓ）であり、１  ｃＰ  ＝  １  ｍＰａ−ｓ  である。粘度は、たとえば粘度計を与えられた１つの剪断速度で用いることにより、測定することができる。
【０１３７】
なお、粘度は、たとえば粘度計を与えられた複数の剪断速度で用いることにより、測定することもできる。「ゼロ剪断」粘度は、粘度対剪断速度のプロットにおいて４つの最高の剪断点に最もよく適合する直線を作り、粘度をゼロ剪断速度の位置まで直線的に外挿することによって外挿することができる。また、ニュートン流体に対しては、複数の剪断速度における粘度の値の平均をとることによって決定することができる。粘度はまた、マイクロ流体粘度計を単一又は複数の剪断速度（流速ともいう）で用いて測定することもでき、絶対粘度は、液体が経路を流れる際の圧力の変化に由来する。粘度は、「剪断応力／剪断速度」に等しい。マイクロ流体粘度計を用いて測定される粘度は、いくつかの態様においては、ゼロ剪断粘度（たとえば、コーン プレート粘度計を用いて複数の剪断速度において測定した粘度から外挿することによって得られるゼロ剪断粘度）と、直接比較され得る。
【０１３８】
数値範囲の例として、温度の範囲、圧力の範囲、分子量の範囲、整数の範囲、力の値の範囲、時間の範囲、厚さの範囲、及びガスの流速の範囲が挙げられる。本明細書に開示される範囲は、その範囲から合理的に教示され得る個々の可能な任意の数値や、その範囲に含まれる部分範囲及びその組み合わせを開示するものである。たとえば、１つの温度範囲の開示は、その温度範囲から教示され得る、本明細書の記載と矛盾しない、個々の可能な温度の値を意味するものと意図されている。別の例を挙げると、アニーリング工程は約５分〜３０分の範囲内の時間にわたり行なうことができる旨の開示は、また、約５、６、７、８、９、１０、１１、１２、１３、１４、１５、１６、１７、１８、１９、２０、２１、２２、２３、２４、２５、２６、２７、２８、２９及び３０分の中から独立的に選択することができる時間の値、これらの数値の間の任意の範囲（たとえば、１０分〜２０分）、並びに、これらの時間の値の間の範囲の任意の可能な組み合わせを意味することもできる。
【０１３９】
ＩＩ．射出成形アセンブリー
本明細書において、本明細書に記載される方法により製造される成形体の製造を直接的にも間接的にも可能にする射出成形アセンブリーが開示される。
【０１４０】
１つの特定の態様においては、射出成形アセンブリーは、成形体（たとえば、セラミックコア）の直接的な製造を可能にする。１つの態様においては、射出成形アセンブリーから直接的に製造される成形体は、第２又は最終的な成形体を製造するために用いられる。この態様においては、射出成形アセンブリーから直接的に製造される成形体は、中間成形体と称する。
【０１４１】
別の特定の態様においては、射出成形アセンブリーは、本明細書に開示される射出成形アセンブリーを用いて製造される中間成形体（たとえば、セラミックコア）を経由することによる、成形体（たとえば、タービンブレード）の間接的な製造を可能にする。
【０１４２】
１つの態様においては、射出成形アセンブリーであって、（１）可溶性であってよいモールド、（２）任意により、該インナーモールドを包む、可撓性、粘弾性又は剛性のある中間層、但し、該中間層は、任意により該インナーモールドと分離されており、また、任意により可溶性である、及び（３）任意により、該中間層を取り囲む、可撓性、粘弾性又は剛性のあるアウターシェル、但し、該アウターシェルは任意により可溶性である、を含む射出成形アセンブリーが開示される。
【０１４３】
１つの特定の態様においては、射出成形アセンブリーは、（１）インナーモールド、（２）該インナーモールドを包む、可撓性、粘弾性又は剛性のある中間層、但し、該中間層は、任意により該インナーモールドと分離されている、及び（３）該中間層を取り囲む、可撓性、粘弾性又は剛性のあるアウターシェルを含む。ただし、成分（１）〜（３）は、任意により可溶性である。
【０１４４】
ある態様においては、射出成形アセンブリーは、射出成形機の中に載置されている。
【０１４５】
１つの特定の態様においては、モールド（たとえば、インナーモールド）は、可溶性であること、付加的に製造されていること、及びモノリシックであることのうちの１つ又は２以上の特徴を有するポリマーモールドである。１つの態様においては、インナーモールドは、付加的に製造された可溶性モノリシックポリマーモールドである。
【０１４６】
１つの態様においては、モールドは、２つの部分を有するモールド、又はモノリシックな（１つの部分のみを有する）モールドであり、たとえば、２つの部分を有するインナーモールド、又はモノリシックなインナーモールドである。
【０１４７】
１つの特定の態様においては、モールドは、ポリマー材料又はコポリマー材料を用いた付加的製造により製造されるモノリシックなモールドである。
【０１４８】
１つの態様においては、モールドは、射出成形又は鋳造に適する内部キャビティーを有する。１つの特定の態様においては、モールドは、該モールドから製造され得る最終成形体（たとえば、タービンブレード）のネガティブレプリカである内部キャビティーを有し、その一方、モールドの外側は、本明細書に開示される成形アセンブリーの容易な組立て及び分解に適する一般的な形状である。１つの特定の態様においては、インナーモールドはモノリシックなモールドである。
【０１４９】
通常、モールドから製造される成形体（たとえば、セラミックコア）の内部構造は、モールドの特徴要素によって形成される。１つの特定の態様においては、モールドは複数壁のセラミックモールドである。
【０１５０】
１つの態様においては、モールドは、該モールドから間接的に、即ち、中間成形体（たとえば、セラミックコア）を経由して、製造される最終成形体（たとえば、タービンブレード）における空洞、複合内部特徴要素、フローチャンネル、貯蔵所、入口、出口、階層的メッシュ、若しくは他の構造、又はこれらの組み合わせを形成するのに適する１つ又は２つ以上の特徴要素を含む。１つの特定の態様においては、可溶性のモールドは、相互貫入ネットワーク又は半相互貫入ネットワークから選ばれる構造ネットワークを含むモールドである。
【０１５１】
これらの特徴要素の各々の数は、これらから間接的に製造される最終成形体の内部構造の具体的な形状に依存する。１つの特定の態様においては、モールドは、２つ若しくはそれより多い、３つ若しくはそれより多い、４つ若しくはそれより多い、５つ若しくはそれより多い、又は６つ若しくはそれより多い、特徴要素を含む。１つの態様においては、モールドは複数の特徴要素を含み、内部特徴要素は互いに分離されている。ある態様においては、該１つ又は２つ以上の特徴要素は、モールドと一体化している。
【０１５２】
１つの態様においては、モールドは、中間成形体（たとえば、セラミックコア）の１つ又は２つ以上の特徴要素を製造するのに好適であって、該１つ又は２つ以上の特徴要素のサイズが約１ｎｍから約１０ｍ、より具体的には約５００ｎｍから約１ｍ、より具体的には約１ミクロンから約１ｃｍ、より具体的には約５ミクロンから約５００ミクロン、より具体的には約１０ミクロンから約４００ミクロン、又はこれらの具体的な寸法の任意の組み合わせである。
【０１５３】
１つの特定の態様においては、モールドは、中間成形体（たとえば、セラミックコア）の、スロット、孔、ピンフィン又はこれらの組み合わせから選ばれる１つ又は２つ以上の特徴要素を形成するのに適しており、該１つ又は２つ以上の特徴要素は約１５０ミクロンから約２０００ミクロンまでのオーダーにある。具体的には、モールドは、セラミックコアの特徴要素（コア特徴要素）であって、オーダーが約１５０ミクロン若しくはそれより大、約２００ミクロン若しくはそれより大、約２５０ミクロン若しくはそれより大、約３５０ミクロン若しくはそれより大、約４００ミクロン若しくはそれより大、約４５０ミクロン若しくはそれより大、又は約５００ミクロン若しくはそれより大であるものを形成するのに適する１つ又は２つ以上の特徴要素を含む。
【０１５４】
１つの特定の態様においては、モールドは、１つ又は２つ以上の可溶性又は溶融性のインサート又はパターンを含む。１つの態様においては、これらの可溶性又は溶融性のインサート又はパターンは、射出の前にインナーモールドに挿入される。
【０１５５】
１つの態様においては、可溶性又は溶融性のインサート又はパターンは、デジタルライトプロセッシング、ステレオリソグラフィー技術、インクジェット印刷、又は熱溶解積層法の直接描画を用いて付加的に製造される。別の１つの態様においては、これらのインサート又はパターンは、従来の製造技術（その非限定的な例として、射出成形が挙げられる）を用いて製造される。１つの特定の態様においては、インサート又はパターンは、混合された技術によって製造される。
【０１５６】
１つの態様においては、可溶性のモールドは、１つ又は２つ以上のロッド（たとえば、セラミックロッド、溶融石英ロッド）を該可溶性のモールドに挿入して中間成形体（セラミックコア）と一体化することを可能にする１つ又は２つ以上の孔を有する。該１つ又は２つ以上の孔の形状は多様であってよく、たとえば、孔の断面は、円形、管状、卵形（ovular）、正方形、長方形、三角形、台形、又は多角形であってよい。ある態様においては、孔の断面の幅及び長さの最小値・最大値は、約１００ｎｍと１ｍとの間、５００ｎｍと１００ｃｍとの間、１ミクロンと１ｃｍとの間、２００ミクロンと１０ｍｍとの間、又はこれらの任意の組み合わせの範囲にある。
【０１５７】
１つの特定の態様においては、モールドは、内部キャビティーと連結した外側キャビティーとを有するコア／シェル モールドである。ある態様においては、コア／シェル モールドは、最終成形体（エアフォイル外側）にプラットフォーム部、エンジェルウィング部、ダブテール部、シャンク（shank）部、及びファーツリー（fir tree）部から選ばれる特徴要素を形成するのに適する。
【０１５８】
１つの特定の態様においては、射出成形アセンブリーは、２つ又はそれより多くのセラミックコアを同時に製造することを可能にする。別の１つの特定の態様においては、射出成形アセンブリーは、３つ若しくはそれより多くの、４つ若しくはそれより多くの、又は５つ若しくはそれより多くのセラミックコアを同時に製造することを可能にする。
【０１５９】
１つの特定の態様においては、モールドは、消失性（sacrificial）の又は除去可能なモールドである。１つの態様においては、モールドは、可溶性のモールド、即ち、液体又は溶媒に溶解することによって溶解されることができるモールドである。溶解液は、たとえば、水性溶液、有機溶媒若しくは水、又は酸性若しくは塩基性の溶液であってよい。１つの特定の態様においては、モールドは、溶解液（たとえば、環境）に溶解する少なくとも１つのポリマー又はコポリマーを含む溶解モールドである。
【０１６０】
１つの態様においては、モールドは、水性環境において、約７２時間以内若しくはそれよい短い時間以内、より具体的には、約２４時間以内、約２０時間以内、約１８時間以内、約１６時間以内、約１４時間若しくはそれよい短い時間以内、より具体的には、約１２時間以内、約８時間以内、約６時間以内、約４時間以内、約２時間、約１時間若しくはそれよい短い時間以内、に溶解する。
【０１６１】
１つの態様においては、モールド（たとえば、インナーモールド）は、水によって溶解することができる。１つの特定の態様においては、モールド（たとえば、インナーモールド）は、水によって、約１時間〜約７２時間、より具体的には、約６時間、約８時間、約１０時間、約１２時間、約１４時間、約１６時間、約１８時間、約２０時間、約２２時間、又は約２４時間、約１時間〜約７２時間、より具体的には、約６時間、約８時間、約１０時間、約１２時間、約１４時間、約１６時間、約１８時間、約２０時間、約２２時間、又は約２４時間という時間範囲で溶解することができる。
【０１６２】
１つの特定の態様においては、可溶性のモールドは、溶解液又は溶媒による溶解又は分解の後に極小の膨張挙動を示すことによって特徴づけられる可溶性のポリマーモールドである。１つの態様においては、該極小の膨張挙動は、約２００％未満、約１５０％未満、約１００％未満、約５０％未満、約２５％未満、又は約２０％未満の量のポリマー体積の増加により特徴付けられる。ある態様においては、可溶性のモールドは、モノリシックで可溶性のモールド、より具体的には、付加的に製造されたモノリシックで可溶性のモールドである。
【０１６３】
１つの特定の態様においては、モールドは、溶解性のポリマー コア／シェル モールドである。
【０１６４】
ある態様においては、溶解するポリマー コア／シェル モールドの外側キャビティーは、特徴要素を有し、また、１ミクロン〜１０ｍｍ、より好ましくは２５ミクロン〜２．５ｍｍ、より好ましくは１００ミクロン〜２ｍｍ、より好ましくは３００ミクロン〜１．７５ｍｍ、より好ましくは４００ミクロン〜１．５ｍｍの範囲の壁の厚さを示す。特徴要素は、プラットフォーム部、エンジェルウィング部、ダブテール部、シャンク部、ファーツリー部、又はタービンエアフォイルの他の特徴要素であってよい。
【０１６５】
１つの特定の態様においては、可溶性のインナーモールドを、金属、エンジニアリングポリマー、複合材料又は織布を含む外側のシート状又はリボン状のアセンブリーを張力下で用いて工具に固定し、それにより可溶性のインナーモールドに圧縮を加え、該シート状又はリボン状のアセンブリーが可溶性のインナーモールドの表面と契合して、可溶性のインナーモールドの表面の一部又は全部を覆うようにする。任意により、エラストマー材料、粘弾性材料又は剛性材料を含む中間層を可溶性のインナーモールドと外側のシート状のアセンブリーとの間に置き、荷重を均一に又は所望の態様で可溶性のインナーモールドに分配してよい。
【０１６６】
１つの特定の態様においては、モールドは、可溶性のダイである。
【０１６７】
１つの態様においては、可溶性のモールド（たとえば、付加的に製造された可溶性モノリシックモールド）は、モールドを射出成形に用いるのに適するようにする物理的・熱力学的性質（機械的強度、強靭性、モジュラス、熱安定性など）を示す。
【０１６８】
１つの特定の態様においては、可溶性のモールド（たとえば、付加的に製造された可溶性モノリシックモールド）は、製造過程において約０℃から約３００℃までの範囲、より具体的には約１５℃から約２００℃までの範囲、より具体的には約１２０℃から約１６０℃まで又は約４０℃から約１４０℃までの範囲の温度、且つ、約１ｃｃｍ／ｓと約３０ｃｃｍ／ｓとの間、より具体的には約３ｃｃｍ／ｓ〜約２０ｃｃｍ／ｓの射出速度という条件に耐える。
【０１６９】
別の１つの特定の態様においては、可溶性のモールド（たとえば、付加的に製造された可溶性モノリシックモールド）は、約１Ｐａから約１０ＧＰａまでの範囲の圧力、より具体的には約１Ｐａから約１ＧＰａまでの範囲の圧力、より具体的には約０．１ＭＰａから約１０００ＭＰａまでの範囲の圧力、より具体的には約１ＭＰａから約５０ＭＰａまでの範囲の圧力に耐える。
【０１７０】
更に別の１つの特定の態様においては、可溶性のモールド（たとえば、付加的に製造された可溶性モノリシックモールド）は、約１ｃＰ若しくはそれより大、約２０ｃＰ若しくはそれより大、約２００ｃＰ若しくはそれより大、約１０００ｃＰ若しくはそれより大、約１０，０００ｃＰ若しくはそれより大、又は約３０，０００ｃＰ若しくはそれより大、の射出粘度に耐える。
【０１７１】
１つの態様においては、可溶性のモールド（たとえば、付加的に製造された可溶性モノリシックモールド）は、流動性のセラミック（たとえば、シリカやアルミナを主体とするセラミック組成物）の射出温度、圧力及び粘度において使用することに適する。
【０１７２】
１つの特定の態様においては、可溶性のモールド（たとえば、付加的に製造された可溶性モノリシックモールド）は、高い強靭性を示す。１つの特定の態様においては、可溶性のモールドは、０．０５ＭＪ／ｍ３超、０．２５ＭＪ／ｍ３超、２．５ＭＪ／ｍ３超、又は１２．５ＭＪ／ｍ３超の強靭度を示す。
【０１７３】
別の１つの特定の態様においては、可溶性のモールド（たとえば、付加的に製造された可溶性モノリシックモールド）は、高い引張強度を示す。１つの特定の態様においては、可溶性のモールドは、５．０ＭＰａ超、好ましくは１０．０ＭＰａ超、１５．０ＭＰａ、又は２０．０ＭＰａ超の引張強度を示す。
【０１７４】
更なる１つの特定の態様においては、可溶性のモールド（たとえば、付加的に製造された可溶性モノリシックモールド）は、一定の組成物に対して高い耐溶媒性又は耐薬品性を示す。たとえば、有機溶媒中又は腐食性環境下において、２４時間超、又は１週間超、又は２週間超の耐性を示す。
【０１７５】
別の１つの特定の態様においては、可溶性のモールド（たとえば、付加的に製造された可溶性モノリシックモールド）は、溶媒（その非限定的な例として、水及び有機溶媒が挙げられる）に溶解又は分解したときに小さい膨張挙動を示す。
【０１７６】
１つの態様においては、該小さい膨張挙動は、溶解又は分解の間のモールドの体積の約２００体積％未満、好ましくは約５０体積％未満、更に好ましくは約１０体積％未満の増加によって特徴付けられる。
【０１７７】
１つの特定の態様においては、可溶性のモールド（たとえば、付加的に製造された可溶性モノリシックモールド）は、約−５０℃と約４００℃との間、更に好ましくは約２０℃と約２００℃との間、更に好ましくは約４５℃と約１５０℃との間、更に好ましくは約８０℃と約１３０℃との間のガラス転移温度を示す。
【０１７８】
別の１つの特定の態様においては、可溶性のモールド（たとえば、付加的に製造された可溶性モノリシックモールド）は、たとえば約−８０℃と約４００℃との間、好ましくは約２０℃と約２００℃との間、更に好ましくは約４５℃と約１５０℃との間、更に好ましくは約８０℃と約１３０℃との間の調整可能な結晶溶融温度を示す。
【０１７９】
１つの態様においては、可溶性のモールド（たとえば、付加的に製造された可溶性モノリシックモールド）は、光学的透明性によって特徴付けられる。
【０１８０】
１つの特定の態様においては、インナーモールドは、弾性ポリマー層（中間層）を備えた圧縮シェル（compression shell）（アウターシェル）の一半分（half）の中に置かれる。付加的に製造されたモノリシックモールド（インナーモールド）は、圧縮シェル（アウターシェル）の内側を覆う弾性ポリマー層（中間層）の表面に置かれ、射出中にモールドの外側にかかる圧力を均等な又はより均等な態様で分配することに寄与する。圧縮シェルは、組み立てられて射出成形過程において最終成形体を製造するために用いられる。一旦モノリシックモールドに首尾よく射出が行なわれると、モノリシックモールドは、圧縮シェルから取り出され、溶解液に入れられる。すると、溶解液は、付加的に製造されたモノリシックモールドを射出成形された材料から除去する。
【０１８１】
ある態様においては、本明細書に開示される射出成形アセンブリーは、射出成形の工程を減らすこと及びユニークな分解能力（たとえば、射出成形アセンブリーのための抗癒着性の向上）を可能にする。
【０１８２】
１つの態様においては、射出成形アセンブリーは、１つ又は２つ以上の付加的構成要素を更に含む。その非限定的な例として、射出ユニット又は可塑化装置が挙げられる。これは、溶融した材料（ポリマー）を製造してそれをモールドに移すものであり、溶融した材料はその後固化する。
【０１８３】
任意により、射出成形アセンブリーは、射出成形システムの一部である。ある態様においては、射出成形システムは、ソフトウェア構成要素を更に含む。
【０１８４】
射出成形システムのエラストマー成分は、様々な組成であってよい。１つの態様においては、射出成形アセンブリーのエラストマー成分は、白金触媒下で得た又は湿気で硬化したシリコーンゴム、ポリウレタン半結晶エラストマー、ポリオレフィンゴム、アクリルエラストマー、又はチオール−エン エラストマーを含む。
【０１８５】
１つの態様においては、射出成形アセンブリーの粘弾性成分は、半結晶直鎖状ポリマー、チオール−エン ポリマー、アクリルネットワークポリマー、直鎖状アクリルポリマー、熱可塑性ポリウレタン、ポリエチレン、ポリプロピレン、チオール−エン ポリマー、芳香族シリコーン、エポキシ／アミン熱硬化性ポリマー、エポキシ／アルコール熱硬化性ポリマー、又はエポキシ／チオール熱硬化性ポリマーを含む。
【０１８６】
１つの態様においては、射出成形アセンブリーの剛性成分は、半結晶直鎖状ポリマー、チオール−エン ポリマー、アクリルネットワークポリマー、直鎖状アクリルポリマー、熱可塑性ポリウレタン、ポリエチレン、ポリプロピレン、アクリロニトリル−ブタジエン−スチレン、ポリ（ビスフェノールＡ）カーボネート、ポリ（エーテルケトン）、ポリイミド、チオール−エン ポリマー、芳香族シリコーン、エポキシ／アミン熱硬化性ポリマー、エポキシ／アルコール熱硬化性ポリマー、又はエポキシ／チオール熱硬化性ポリマー、イオン性塩を含む熱硬化性ポリマー、それらの相互貫入ネットワークを含む。
【０１８７】
１つの態様においては、射出成形アセンブリーのエラストマー成分、粘弾性成分又は剛性成分は、任意により、無機粒子又はセラミック粒子を充填して、調整可能なモジュラス、強度及び／又は誘電率を有する複合材料となるようにしてもよい。無機充填剤やセラミック充填剤の例として、ヒュームドシリカ、アルミナ、二酸化チタン、炭化ホウ素、チタン化ストロンチウム、窒化ケイ素、炭化ケイ素、二硫化モリブデン、又はカルシウムカーボネートが挙げられる。
【０１８８】
１つの態様においては、射出成形アセンブリーの成分の有機充填剤やセラミック充填剤の量は、約０．１体積％から約４０体積％まで、より具体的には約１体積％から約２０体積％まで、より具体的には約１体積％から約１０体積％まで、より具体的には約１体積％から約７体積％までの範囲である。
【０１８９】
１つの態様においては、射出成形アセンブリーの成分の有機充填剤やセラミック充填剤の粒径は、約０．１ｎｍから約１０ｍｍまでの範囲である。１つの態様においては、射出成形アセンブリーの成分の有機充填剤やセラミック充填剤の粒径は、０．１ｎｍから１０ｍｍまで、より具体的には１ｎｍから５ｍｍまで、より具体的には５０ｎｍから２ｍｍまで、より具体的には１００ｎｍから１０００ミクロンまでの範囲である。
【０１９０】
射出成形アセンブリーの成分の物理特性は、多様であってよい。１つの特定の態様においては、射出成形アセンブリーのエラストマー成分は、約２０℃、１Ｈｚにおける動的機械分析において、約１００ｋＰａから約８０ＭＰａまで、より具体的には約１ＭＰａから約５０ＭＰａまで、より具体的には約３ＭＰａから約３０ＭＰａまでの範囲の貯蔵モジュラスを示す。
【０１９１】
１つの特定の態様においては、射出成形アセンブリーの粘弾性成分は、約２０℃、１Ｈｚにおける動的機械分析において、約１０ＭＰａから約１０００ＭＰａまで、より具体的には約５０ＭＰａから約９００ＭＰａまで、より具体的には約１００ＭＰａから約８００ＭＰａまでの範囲の貯蔵モジュラスを示す。［０００１８６
【０１９２】
１つの特定の態様においては、射出成形アセンブリーの剛性成分は、約２０℃、１Ｈｚにおける動的機械分析において、約５０ＭＰａから約５００ＧＰａまで、より具体的には約１００ＭＰａから約２５０ＧＰａまで、より具体的には約５００ＭＰａから約２４０ＧＰａまでの範囲の貯蔵モジュラスを示す。
【０１９３】
可溶性のインナーモールドの組成は、多様であってよく、任意の好適な可溶性の組成、たとえば可溶性のポリマー組成であってよい。
【０１９４】
１つの特定の態様においては、可溶性のモールドは、次の物の反応生成物である硬化組成物を含む：（ｉ）１つ又は２つ以上の電子不足モノマー；（ｉｉ）任意により、１つ又は２つ以上の電子豊富モノマー；（ｉｉｉ）１つ又は２つ以上の触媒及び／又は促進剤；及び（ｉｖ）任意により、１つ又は２つ以上のキャッピング剤及び／又は連鎖移動剤。
【０１９５】
１つの態様においては、電子不足モノマーは、マレイミド、Ｎ−エチルマレイミド、Ｎ−メチルマレイミド、Ｎ−フェニルマレイミド、Ｎ−ブタン酸マレイミド、他のマレイミド、マレイン酸無水物、マレイン酸ジメチル、フマル酸ジメチル、１，２−ジシアノエチレン、ビニルホスホン酸、ビニルスルホン酸、及びこれらの組み合わせからなる群より選ばれる。
【０１９６】
１つの態様においては、電子豊富モノマーは、Ｎ−ビニルホルムアミド、Ｎ−ビニルピロリドン、Ｎ−メチル−Ｎ−ビニルアセトアミド、Ｎ−ビニルアセトアミド、Ｎ−ビニルカプロラクタム、Ｎ−ビニルフタルイミド、Ｎ−ビニルイミダゾール、ブチルビニルエーテル、２，３−ジヒドロフラン、３，４−ジヒドロ−２Ｈ−ピラン、ビニルエーテル、ビニルアセテート、ベンゾフラン、インドール、１−メチルインドール、スチレン、スチレン誘導体、４−ヒドロキシスチレン、スチルベン、スチルベン誘導体、水酸化スチルベン化合物、１−ピロリジノ−１−シクロヘキセン、１−ピロリジノ−１−シクロペンテン、１−（トリメチルシリルオキシ）シクロペンタン、炭酸ビニレン、１−モルホリノシクロヘキセン、１−モルホリノシクロペンテン、１−ピロリジノ−１−シクロヘキセン、フェニルビニルスルフィド、９−ビニルカルバゾール、トリメチル（ビニルオキシ）シラン、及びこれらの組み合わせからなる群より選ばれる。
【０１９７】
別の１つの特定の態様においては、インナーモールドは、次の物の反応生成物である硬化組成物を含むモールドである：（ｉ）１つ又は２つ以上のイオン／塩含有モノマー；（ｉｉ）溶媒に溶解可能又は分解可能なポリマーを形成することができる１つ又は２つ以上のモノマー；（ｉｉｉ）任意により、１つ又は２つ以上の触媒及び／又は促進剤；及び（ｉｖ）任意により、１つ又は２つ以上のキャッピング剤及び／又は連鎖移動剤。
【０１９８】
１つの態様においては、１つ又は２つ以上のイオン／塩含有モノマーは、アクリル酸ナトリウム、メタクリル酸ナトリウム、及びその半水和物、アクリル酸カルシウム、メタクリル酸カルシウム、及びその半水和物、メタクリル酸銀（Ｉ）、アクリル酸リチウム、メタクリル酸リチウム、３−スルホプロピルアクリレート カリウム塩、［２−（アクリロイルオキシ）エチル］トリメチルアンモニウムクロライド、２−アクリルアミド−２−メチル−１−プロパンスルホン酸ナトリウム塩、３−アクリルアミドプロピルトリメチルアンモニウムクロライド、アクリル酸ニッケル（ＩＩ）、アクリル酸ハフニウム（ＩＶ）、アクリル酸亜鉛（ＩＩ）、カルボキシエチルアクリル酸ジルコニウム（ＩＶ）、アクリル酸ジルコニウム（ＩＶ）、メタクリル酸ジルコニウム（ＩＶ）、アクリル酸銅（ＩＩ）、バリウム（ＩＩ）からなる群より選ばれる。
【０１９９】
１つの態様においては、溶媒に溶解可能又は分解可能なポリマーを形成することができる１つ又は２つ以上のモノマーは、アクリル酸、メタクリル酸、イタコン酸、イタコン酸無水物、シトラコン酸無水物、マレイン酸、フマル酸、マレイン酸無水物、１，２，３，６−テトラヒドロフタル酸無水物、２−カルボキシエチルアクリレート、２−ヒドロキシエチルアクリレート、２−ヒドロキシエチルメタクリレート、アクリルアミド、ジメチルアクリルアミド、２−ヒドロキシエチルアクリルアミド、２−ヒドロキシプロピルアクリルアミド、２−ヒドロキシプロピルメタクリルアミド、２−アクリルアミド−２−メチル−１−プロパンスルホン酸、ジアセトンアクリルアミド、２−（メタクリロイルオキシ）エチルアセトアセテート、モノ−２−（アクリロイルオキシ）エチルサクシネート、モノ−２−（メタクリロイルオキシ）エチルサクシネート、Ｎ−［３−（ジメチルアミノ）プロピル］アクリルアミド、２−（ジメチルアミノ）エチルアクリレート、Ｎ−［３−（ジメチルアミノ）プロピル］メタクリルアミド、Ｎ−（ブトキシメチル）アクリルアミド、Ｎ−（イソブトキシメチル）アクリルアミド、Ｎ−（３−メトキシプロピル）アクリルアミド、Ｎ−（３−エトキシプロピル）アクリルアミド、２−（ジエチルアミノ）エチルアクリレート、ヒドロキシプロピルアクリレート、ヒドロキシプロピルメタクリレート、２−ヒドロキシ−３−フェノキシプロピルアクリレート、エチレングリコール フェニルエーテル アクリレート、ジ（エチレングリコール）エチルエーテル アクリレート、ジ（エチレングリコール）−２−エチルヘキシルエーテル アクリレート、テトラヒドロフルフリルアクリレート、２−［［（ブチルアミノ）カルボニル］オキシ］エチル アクリレート、ポリ（プロピレングリコール）アクリレート、ポリ（エチレングリコール）メチルエーテル アクリレート、ドデシルアクリレート、２−カルボキシエチル アクリレート オリゴマー、ヒドロキシプロピルアクリレート、２−エチルヘキシル アクリレート、イソボミルアクリレート、Ｎ−イソプロピルアクリルアミド、Ｎ−ビニルホルムアミド、Ｎ−ビニルピロリドン、Ｎ−メチル−Ｎ−ビニルアセトアミド、Ｎ−ビニルアセトアミド、４−ビニルピリジン、４−アクリロイルモルホリン、Ｎ−ビニルカプロラクタム、Ｎ−ビニルフタルイミド、Ｎ−ビニルイミダゾール、３−スルホプロピルアクリレート カリウム塩、メトキシメチルアクリルアミド、メトキシエチルアクリルアミド、メトキシブチルアクリルアミド、エトキシエチルアクリルアミド、エトキシメチルアクリルアミド、エトキシプロピルアクリルアミド、プロポキシメチルアクリルアミド、プロポキシエチルアクリルアミド、Ｎ，Ｎ−ジエチルアクリルアミド、ジメチルアクリルアミド、アルキルアクリルアミド、ｔｅｒｔ−ブチルアクリルアミド、２−（メタクリロイルオキシ）エチルアセトアセテート、ジ（エチレングリコール）メチルエーテル メタクリレート、２−Ｎ−モルホリノエチルメタクリレート、シクロヘキシルメタクリレート、ウレイドメタクリレート、Ｎ−スクシンイミジルメタクリレート、ブチルメタクリレート、イソブチルメタクリレート、ｔｅｒｔ−ブチ���メタクリレート、ｓｅｃ−ブチルメタクリレート、２−（ｔｅｒｔ−ブチルアミノ）エチルメタクリレート、２−（ジエチルアミノ）エチルメタクリレート、エチレングリコール メチルエーテル メタクリレート、トリエチレングリコール メチルエーテル メタクリレート、水酸化されたアクリレート又はメタクリレートと有機無水物との反応に由来するモノマー、及びこれらの組み合わせからなる群より選ばれる。
【０２００】
別の１つの特定の態様においては、可溶性のモールドは、次の物の反応生成物である硬化組成物を含む：（ｉ）１つ又は２つ以上のアルケンモノマー；（ｉｉ）１つ又は２つ以上のポリチオールモノマー；及び（ｉｉｉ）１つ又は２つ以上のキャッピング剤及び／又は連鎖移動剤、ただし、該１つ又は２つ以上のアルケンモノマー、該１つ又は２つ以上のポリチオールモノマー、又はこれらの両方は、溶媒に溶解可能又は分解可能な無水物結合を有する。１つの態様においては、１つ又は２つ以上のアルケンモノマーは、クロトン酸無水物、メタクリル酸無水物及びこれらの組み合わせからなる群より選ばれる。別の１つの態様においては、１つ又は２つ以上のポリチオールモノマーは、リナロール ジメルカプタン、テルピノレン ジメルカプタン、テルピネン ジメルカプタン、ゲラニオール ジメルカプタン、シトラール ジメルカプタン、ジシクロペンタジエン ジメルカプタン、ノルボマジエン ジメルカプタン、レチノール ジメルカプタン、レチノール トリメルカプタン、レチノール テトラメルカプタン、ベータ−カロテン ポリメルカプタン、メルカプタン含有環状アルケン、３級メルカプタン、脂環式メルカプタン、多官能性３級メルカプタン、２級メルカプタンと３級メルカプタンとの混合物、メルカプタン含有２級脂環式アルケン、メルカプタン含有多環式アルケン、トリビニルシクロヘキセン ジメルカプタン、トリビニルシクロヘキセン トリメルカプタン、ポリメルカプタン、脂環式メルカプタン、及びビニルシクロヘキセンからなる群より選ばれる。
【０２０１】
上記の諸態様における１つ又は２つ以上の触媒及び／又は促進剤は、多様であってよい。１つの特定の態様においては、１つ又は２つ以上の触媒は、アルミニウム（ＩＩＩ）アセチルアセトネート、アンモニウム コバルト サルフェート ヘキサハイドレート、ビス（アセチルアセトネート）ジオキソモリブデン、カドミウムアセチルアセトネート、コバルト（ＩＩ）アセテートテトラハイドレート、コバルト（ＩＩＩ）アセチルアセトネート、銅（ＩＩ）アセチルアセトネート、鉄（ＩＩＩ）アセチルアセトネート、マンガン（ＩＩＩ）アセチルアセトネート、テトラブチルオルトチタネート、テトラエチルアンモニウム テトラクロロコバルテート、テトラブチルアンモニウム ジクロメート、マグネシウム アセチルアセトネート ジハイドレート、亜鉛アセチルアセトネート ハイドレート、ガリウム アセチルアセトネート、チタン ジイソプロポキシド ビス（アセチルアセトネート）、チタン（ＩＶ）イソプロポキシド、トリブチルボレート、トリエチルボレート、トリエチルホスファイト、Ｎ−ドデシル−Ｎ，Ｎ−ジメチル−３−アンモニウム−１−プロパンスルホネート、３−メルカプト−１−プロパンスルホン酸、ナトリウム塩、３−ピリジニオ−１−プロパンスルホネート、クエン酸、トリエチレンジアミン、ピペラジン、テトラブチルアンモニウム 水素サルフェート、テトラエチルアンモニウム トルエンスルホネート、テトラブチルアンモニウム ブロマイド、テトラエチルアンモニウム ブロマイド、リチウム アセチルアセトネート、リチウムイオジド、リチウム パークロレート、リチウム テトラフェニル ボレート、及びこれらの組み合わせからなる群より選ばれる。
【０２０２】
上記の諸態様における１つ又は２つ以上のキャッピング剤又は連鎖移動剤は、ドデシル−３−メルカプトプロピオネート、トリメチロールプロパン トリス（３−メルカプトプロピオネート）、ペンタエリスリトール テトラキス（３−メルカプトプロピオネート）、ジペンタエリスリトール ヘキサキス（３−メルカプトプロピオネート）、トリス［２−（３−メルカプトプロピオニルオキシ）エチル］イソシアヌレート、テトラエチレングリコール ビス（３−メルカプトプロピオネート）、１，１０−デカンジチオール、エチレングリコール ビス（３−メルカプトプロピオネート）、１，２−エタンジチオール、１，３−プロパンジチオール、１，４−ブタンジチオール、１，６−ヘキサンジチオール、１，８−オクタンジチオール、２−メルカプトエタノール、単官能性脂肪族直鎖状チオール、単官能性脂肪族分岐チオール、１，８−ジメルカプト−３，６−ジオキサオクタン、ｎ−ドデシルメルカプタン、ｎ−オクチルメルカプタン、ペンタエリスリトール テトラキス（３−メルカプトブチレート）、１，４−ビス（３−メルカプトブチリルオキシ）ブタン、１，３，５−トリス（３−メルカプトブチルオキシエチル）−１，３，５−トリアジン−２，４，６−（１Ｈ，３Ｈ，５Ｈ）−トリオン、３級ドデシルメルカプタン、エチルメルカプタン、イソプロピルメルカプタン、ジペンテンジメルカプタン、メチルメルカプタン、ｎ−プロピルメルカプタン、ｓｅｃ−ブチルメルカプタン、ｔｅｒｔ−ノニルメルカプタン、ｔｅｒｔ−ドデシルメルカプタン、３級メルカプタン混合物、ｔｅｒｔ−ブチルメルカプタン、グレープフルーツメルカプタン、チオグリコール酸、チオ乳酸、３−メルカプトプロピオン酸、アンモニウム チオグリコレート、モノエタノールアミン チオグリコレート、ナトリウム チオグリコレート、カリウム チオグリコレート、２−エチルヘキシル チオグリコレート、イソオクチル チオグリコレート、イソトリデシル チオグリコレート、グリセリル チオグリコレート、グリセリル ジメルカプトアセテート、ペンタエリスリトール テトラメルカプトアセテート、ブチル−３−メルカプトプロピオネート、２−エチルヘキシル−３−メルカプトプロピオネート、イソ−トリデシル−３−メルカプトプロピオネート、オクタデシル−３−メルカプトプロピオネート、エトキシル化トリメチロールプロパン トリス（３−メルカプトプロピオネート）、モノエタノールアミン チオラクテート、チオジグリコール酸、ジアンモニウム ジチオグリコレート、ジ（２−エチルヘキシル）チオジグリコレート、メチレン ビス（ブチルチオグリコレート）、チオジプロピオン酸、ジチオビス（ステアリルプロピオネート）、チオグリセロール、ジチオグリセロール、トリフェニルシラン、トリエチルシラン、トリイソプロピルシラン、トリブチルシラン、トリイソブチルシラン、トリオクチルシラン、ｔｅｒｔ−ブチルジメチルシラン、トリエチルシラン、トリイソプロピルシラン、トリブチルシラン、トリイソブチルシラン、トリオクチルシラン、及びｔｅｒｔ−ブチルジメチルシランからなる群より選ばれる。
【０２０３】
本明細書に開示される射出成形アセンブリーは、任意により、中間層を含む。中間層は、射出中、インナーモールド層、中間モールド層及びアウターモールド層の全体に圧力を分配し、射出又は他の力（内部の力でも外部の力でもよい）を層の間で移動することなどの機能を発揮することに適している。ある態様においては、中間層は付加的に製造される。任意により、中間層は可溶性である。
【０２０４】
１つの特定の態様においては、中間層、及び、任意により、剛性のアウターシェルは、射出中、可溶性のモールドのセラミックロッド又は溶融石英ロッドを支えるための、又は、射出中、可溶性のモールドのセラミックロッド又は溶融石英ロッドの適正な位置を確保するための、１つ又は２つ以上の窪み又は孔を有する。
【０２０５】
中間層のデザインは、多様であってよい。１つの態様においては、中間層は、２つ又は３つ以上の構成要素を含む。別の１つの特定の態様においては、中間層は、３つ又は４つの構成成分を含む。
【０２０６】
１つの特定の態様においては、中間層は、約１ｎｍから約１ｍまで、より具体的には約１ｎｍから約１０ｍｍまで、より具体的には約１００ｎｍから約５ｍｍまで、より具体的には約１ミクロンから約１０００ミクロンまでの範囲の厚さ（幅）を有する。
【０２０７】
１つの好ましい態様においては、中間層は、約１ｎｍから約５ｃｍまで、より具体的には約１ミクロンから約１ｍｍまで、より具体的には約５ミクロンから約５００ミクロンまで、より具体的には約１０ミクロンから約７５ミクロンまでの範囲のギャップを介して、アウターシェルと契合する。
【０２０８】
中間層の組成は、多様であってよい。１つの特定の態様においては、射出成形アセンブリーは、有機、無機、セラミック、金属、複合材料、熱可塑性ポリマー又は他の種類の粒子を含む中間層を含み、該粒子の粒径は、約０．１ｎｍから約１０ｍｍまで、より具体的には約１ｎｍから約５ｍｍまで、より具体的には約５０ｎｍから約２ｍｍまで、より具体的には約１００ｎｍから約１０００ミクロンまでの範囲である。
【０２０９】
１つの特定の態様においては、中間層は、熱硬化性エラストマー的ポリマーを含む。１つの態様においては、熱硬化性エラストマーは、白金触媒下で得たシロキサン樹脂又は湿気硬化したシリコーンである。
【０２１０】
別の１つの態様においては、中間層は、周囲温度においてエラストマー的、粘弾性的、又はガラス状である熱硬化性ポリウレタンを含む。
【０２１１】
別の１つの態様においては、中間層は、周囲温度においてエラストマー的、粘弾性的、又はガラス状である熱硬化性エポキシ樹脂を含む。
【０２１２】
１つの態様においては、中間層は、フッ素ポリマー、ケイ素若しくはシリコーン含有ポリマーエラストマー、Ｃ６−Ｃ１１０＋炭化水素鎖、又は親水性の層若しくはコーティングを含む。これらの例として、多糖類、１個、２個、３個、４個、５個又は６個の水酸基を含む化合物などの、水性・極性の有機分子又は巨大分子が挙げられる。
【０２１３】
１つの態様においては、中間層は粉末層である。
【０２１４】
１つの特定の態様においては、中間層は、有機、無機、セラミック、金属、複合材料、及び熱可塑性ポリマーの成分を含む粉末を含む。中間粉末層は、粉末圧縮技術を用いて押し固めてよい。任意により、液体を粉末に添加してボイド部分を無くしてよい。１つの態様においては、液体は、有機油、イオン性液体、水又は有機溶媒である。
【０２１５】
中間粉末層は、冷却粉末圧縮技術を用いて押し固めて、約１０％〜約９９％、より具体的には約３０％〜約９５％、より具体的には約５５％〜約９０％のタップ密度となるようにしてよい。中間粉末層は、約１ｋＰａから約１００ＧＰａまで、より具体的には約１０ｋＰａから約１０ＧＰａまで、より具体的には約１００ｋＰａから約１ＧＰａまで、より具体的には約１ＭＰａから約１００ＭＰａまでの範囲の圧力で、粉末圧縮技術を用いて押し固めてよい。
【０２１６】
中間粉末層は、砂、シリカ、ポリマー（たとえば、アクリロニトリル−ブタジエン−スチレン粉末及び／又は炭水化物（たとえば、セルロース及び他のポリエーテルポリマー種）を主体とする粉末））を含んでいてよい。中間粉末層は、押し固めの後において、０．１％と４０％との間、より具体的には１％と３０％との間、より具体的には２％と２７％との間、より具体的には３％と２０％との間のボイド分率を有してよい。任意により、液体を粉末に添加してボイド部分を無くしてよい。
【０２１７】
１つの特定の態様においては、中間層は流体を含む。１つの態様においては、流体は、有機油、イオン性液体、水又は有機溶媒から選ばれる。
【０２１８】
１つの特定の態様においては、中間層は流体を含む。
【０２１９】
１つの特定の態様においては、中間層は、圧縮不可能の流体（たとえば、油、水）、加圧された圧縮可能の流体（たとえば、圧縮された空気、窒素又は二酸化炭素）、又は、凝縮物、圧縮可能の流体及び圧縮不可能の流体の混合物を含む。この態様における使用に適する圧縮不可能の流体の例として、シリコーン油、炭化水素油、有機溶媒、溶融した炭化水素ワックス、水、及び溶融したイオン性液体が挙げられる。この態様においては、可溶性であるインナーモールドの外表面とアウターシェルの内表面との間のボイド部分を圧縮不可能の流体で満たすことで、アセンブリーの中間層におけるボイド部分を最小にしたり無くしたりする。圧縮不可能の流体がアウターシェルと可溶性であるインナーモールドとの間に完全に閉じ込められるように、アウターシェルは密封される。
【０２２０】
または、アウターシェルと可溶性のインナーモールドとの間のキャビティーは、圧縮可能な流体で圧力を加え、流動性の材料（たとえば、セラミックスラリー）をアセンブリーに射出するために用いられる射出圧力より低い、又はこれと同じ、又はこれより高い圧力レベルにする。この態様における使用に適する圧縮可能の流体の例として、空気、窒素及び二酸化炭素が挙げられる。この態様においては、射出力は、可溶性である挿入壁を介して、更に圧縮不可能又は圧縮可能の流体である中間層を介して、アウターシェルに伝達される。この、流体を主体とする中間層は、可溶性のモールドのキャビティーの圧力がアウターシェルに閉じ込められた圧縮不可能又は圧縮可能の流体の圧力によって打ち消され又は相殺されることで、可溶性のモールドに働く有効な力を減ずる。
【０２２１】
１つの態様においては、射出力は、可溶性の挿入壁を介して、更に圧縮不可能又は圧縮可能の流体である中間層を介して、アウターシェルに伝達される。この、流体を主体とする中間層は、可溶性のモールドの内部キャビティーの圧力がアウターシェルに閉じ込められた圧縮不可能又は圧縮可能の流体の圧力によって打ち消され又は相殺されることで、可溶性のモールドに働く有効な力を減ずる。この態様においては、圧縮可能又は圧縮不可能である中間層は、可溶性のモールド又はその表面の変位を減じ、可溶性のモールドに働く有効な応力を減ずるように、機能する。
【０２２２】
この態様においては、圧縮可能又は圧縮不可能である中間層は、可溶性のモールド又はその表面の変位を減じ、可溶性のモールドに働く有効な応力を減ずるように、機能する。中間層に使用するのに適する圧縮不可能の流体の粘度は、約１ｃＰから約１０００ｃＰまで、より具体的には約１ｃＰから約４００ｃＰまで、より具体的には約１ｃＰから約１００ｃＰまで、より具体的には約１１ｃＰから約６０ｃＰまでの範囲である。この態様の中間層に使用するのに適する圧縮可能の流体の圧力は、約１Ｐａから約１ＧＰａまでの範囲、より具体的には約０．１ＭＰａから約１０００ＭＰａまでの範囲、より具体的には約０．１ＭＰａから約５０ＭＰａまでの範囲である。この態様の中間層に使用するのに適する圧縮可能又は圧縮不可能の流体の温度は、約０℃から約３００℃までの範囲、より具体的には約１５℃から約２００℃までの範囲、より具体的には約１５℃から約１４０℃までの範囲である。
【０２２３】
本明細書に記載される射出成形アセンブリーは、任意により、アウターシェルを含む。アウターシェルのデザインは、多様であってよい。１つの態様においては、アウターシェルは、２つ又は３つ以上の構成成分を含む。別の１つの態様においては、アウターシェルケーシングは、３つ又は４つ以上の構成成分を含む。
【０２２４】
アウターシェルの組成は、多様であってよい。１つの特定の態様においては、アウターシェルは、金属、セラミック、熱硬化性ポリマー、エンジニアリング熱可塑性プラスチック、及び他の材料からなる群より選ばれる材料を含む。１つの特定の態様においては、アウターシェルは、アルミニウム及び鋼からなる群より選ばれる金属材料を含む。１つの特定の態様においては、セラミックは、エンジニアリングセラミックであり、より具体的には、金属酸化物、金属炭化物及び金属窒化物からなる群より選ばれるエンジニアリングセラミックである。１つの態様においては、セラミックは、複合セラミックである。別の１つの特定の態様においては、熱可塑性ポリマーは、アクリロニトリル−ブタジエン−スチレン、ポリエチレン、ポリカーボネート、ポリアミド、耐衝撃性ポリスチレン、及びポリプロピレンからなる群より選ばれる。更なる１つの特定の態様においては、熱硬化性ポリマーは、エポキシ、フェノール類、シリコーン及びポリエステルからなる群より選ばれる。これらの材料は、得られるアウターシェルの全体的な性能及び／又は外観を向上させるための１つ又は２つ以上の添加剤を含んでいてよい。
【０２２５】
１つの特定の態様においては、アウターシェルは剛性であり、１Ｈｚ、約２０℃における動的機械分析において、５０ＭＰａから５００ＧＰａまで、より具体的には１００ＭＰａから２５０ＧＰａまで、より具体的には５００ＭＰａから２４０ＧＰａまでの範囲の貯蔵モジュラスを有する。
【０２２６】
ある態様においては、アウターシェルは付加的に製造される。
【０２２７】
他の態様においては、アウターシェルは、たとえば、水性環境、有機溶媒、超臨界流体、イオン性流体、溶融した分子性の種、及び他の溶媒に可溶である。
【０２２８】
１つの特定の態様においては、アセンブリー（アセンブリー全体でもよいし、アセンブリーの１つ又は２つ以上の構成要素でもよい）は、付加的に製造されたものである。本明細書に開示されるアセンブリーの構成要素を形成するのに適する付加的製造技術の例として、ステレオリソグラフィー法（ＳＬＡ）、デジタルライトプロセッシング法（ＤＬＰ）、インクジェット印刷、直接描画、及び他の付加的製造方法が挙げられる。他の付加的製造方法の例として、光重合を選択的に行って所望の構造パターンを有する成形体を形成する交互吸着法（layer by layer process）を用いて紫外線又は可視光線を照射し、照射によって各層が形成された後、高硬度化された各層を、その層が制御された又は所望の方式で高硬度化された位置から動かし、更なる層を光に曝した後に高硬度化し、高硬度化されたその層が既に形成された層に適切な方式で接着することができるようにする、付加的製造方法を挙げることができる。これらの付加的製造方法は、材料／ハードウェア／ソフトウェアのための工学的システム統合パラメーター（engineered systems integration parameters）によって制御してよい。
【０２２９】
１つの特定の態様においては、射出成形アセンブリーの１つ又は２つ以上の構成要素（たとえば、インナーモールド）は、光ポリマー射出法、即ち、インクジェット印刷で用いられる技術とステレオリソグラフィー法で用いられる技術とを組み合わせた付加的製造方法によって製造される。インクジェットプリントヘッドの配列は、造形材料及び支持材料の小滴を堆積し、これによりインクジェット印刷におけるように構成要素である各層を形成する。造形材料は、ステレオリソグラフィー法におけるように、各層が堆積した後に紫外ランプによって硬化される液体光ポリマーである。
【０２３０】
１つの特定の態様においては、射出成形アセンブリーの１つ又は２つ以上の構成要素（たとえば、インナーモールド）は、デジタルライトプロセッシング法（ＤＬＰ）、即ち、光学的に透明な窓を介して光硬化性ポリマー樹脂を入れた容器（vat）に一時に１つの層を投射することによって３次元物体を形成し、その結果、樹脂は高硬度化して投射された光の形状となる、交互吸着光造形法（layer by layer stereolithographic process）によって製造される。ＤＬＰ印刷の当初の層は樹脂となって、高硬度化した当初の層は、造形ヘッド又はそれに連結した支持体に接着する。その後、高硬度化した各層は、その層より前に高硬度化した層に接着する。ＤＬＰ印刷の造形ヘッドは、ソフトウェア／ハードウェアを用いて機械的に制御されて正又は負の垂直方向に動く。
【０２３１】
１つの特定の態様においては、本明細書に開示される射出成形アセンブリーの内部、中間、外側構成要素を、傾斜機能材料となるように付加的製造方法を用いて形成してよい。この傾斜機能材料は、ポリマー、セラミック、複合材料又は金属の成分を選択的な混合量比で含み、それにより、本明細書に開示される射出成形アセンブリーの内部、中間、外側構成要素の物理的、熱力学的及び構造的性質を適切に変更することができる。傾斜機能材料成分のモジュラスは、約０．１ＭＰａ／ミクロンから約１００ＧＰａ／ミクロンまで、より具体的には約０．１ＭＰａ／ミクロンから約１１ＧＰａ／ミクロンまで、より具体的には約０．５ＭＰａ／ミクロンから約５００ＭＰａ／ミクロンまで、より具体的には約１ＭＰａ／ミクロンから約１００ＭＰａ／ミクロンまでの範囲であってよい。
【０２３２】
図１は、本明細書に開示される射出成形アセンブリーの１つの態様を示すものであって、該射出成形アセンブリーは、付加的に製造されたインナーモールドと、物体のほぼ中央（１０７、１０８）において２等分されたアウターシェル（１０１、１０２）とを有している。図１に表されたアセンブリーは、２つの部分（１０３、１０４）の形にアウターシェルを付加的に製造することを含む製造方法を用いて形成してよい。これら２つのアウターシェル部分が組み合わされると、２つのアウターシェル部分は、射出成形（１０６）を含む過程において流動性の材料（たとえば、セラミックスラリー）を射出して入れるのに適する開かれた内部ネガティブキャビティーを有する構造を形成する。アウターシェルの材料は、金属（たとえば、アルミニウム、鋼）、セラミック、熱硬化性ポリマー、エンジニアリング熱可塑性プラスチック、又は他の材料から機械加工で製造してもよし、金属、プラスチック、セラミック、熱可塑性ポリマー又は熱硬化性ポリマーから付加的に製造してもよい。
【０２３３】
モールドと圧縮シェルとを製造した後、熱硬化性のポリマー又は熱硬化性の複合材料ブレンド（１０５）を圧縮シェルの各半分の内側のキャビティーに射出して、硬化するための時間を与えてもよい。硬化性で射出され得るポリマーは、Ａ＋Ｂシリコーン前駆体（たとえば、白金触媒下で得たシロキサン樹脂、湿気で硬化したシリコーン）、熱硬化性ウレタン又は熱硬化性エポキシを含んでいてよく、硬化後には、圧縮シェルと付加的に製造されたモールドとの間の支持層として機能するのに適する。この中間の支持層は、モールドの外側と圧縮シェルの内側とは完全に契合しなければならないという要求を減ずるのに適し、また、本明細書に開示される射出成形のためのアセンブリーにおいて実現される内側層、中間層及び外側層の契合界面を提供するのに適する。インナーモールドの外側とアウターシェルの内側とが契合できる形状でない場合に、該中間層は、このような構造的特徴を有する内側層と外側層との間で等しく荷重を伝達するなどの機能をするのに適する。
【０２３４】
射出のための圧縮シェルとモールドとを組み立てるために、付加的に製造されたモールドの一半分（half）（１０４）は、圧縮シェルの一半分（half）（１０１）の中に置いてもよい。この過程は、圧縮シェルの一半分（１０３）とモールドの一半分（１０２）とに関しても繰り返される。シェルとモールドとを含む完成されたアセンブリーは、一半分（１０１）、一半分（１０４）、ネガティブキャビティー（１０６）、一半分（１０３）、及び一半分（１０２）を特徴とする。完成されたアセンブリーは、射出成形機に適切に装着することができ、射出成形材料を射出して入れることができる。一旦材料をモールドに首尾よく射出すれば、これを、アセンブリーの半分を除去することによって回収することができる。この時点において、圧縮シェルと付加的に製造されたモールドとを再び使用してよいし、また、付加的に製造されたモールドを捨てて、新たにデザインし直してもよい。新たなモールドを選定するときは、付加的に製造される該モールドは、圧縮シェルの内側とおおよそ契合する外側を有するが、モールドの内側は大幅に多様であってよい。
【０２３５】
図２は、２つの部分を有する圧縮シェルを、付加的に製造されたモノリシックモールドを支持するために用いることが可能で、付加的に製造されたモノリシックモールドは射出成形過程の後に溶解により除去される、という態様を示す。溶解により除去され得るモノリシックモールドを創出する能力は、標準的な射出成形に内在する根本的なデザインの問題を解決する。図２は、２つの部分を有する圧縮シェルの内部に置かれたモノリシックモールドを示す。デザイン特徴要素（１１３）は、完全にモールドの上半分に置かれる。もしこのデザイン特徴要素が標準的な射出成形方法を用いて製造されるならば、デザイン特徴要素（１１３）は、金属モールドの２つの半分が分離されたときに砕け散ってしまうであろう。この例は、従来の射出成形法に内在するデザインの限界を明らかにするものである。溶解法によって除去されるモノリシックモールド（１０９）を用いることによって、取り出されるときに砕けない複雑な構造特徴的形状を有する成形体を射出成形によって得ることが可能となる。
【０２３６】
本明細書においては、付加的に製造されたモノリシックモールド（１０９）が開示される。このモールドは、その外側が本明細書に開示されるモールドアセンブリーの容易な組立てや分解に適する一般的な形状を有しながら、製造される最終成形体のネガティブレプリカである内部キャビティー（１１０）を有する。付加的な製造とならんで、２つの一半分（１１５、１１６）からなり、射出成形用のモールドに一般的に用いられる正方形又は長方形の形状に合致する外形を有する圧縮シェルが、金属（たとえば、アルミニウム、鋼）から機械加工で製造され得る。各圧縮シェルの内側は、付加的に製造されたモノリシックモールドの一般的な外形に適合するように、機械加工される。
【０２３７】
モールドと圧縮シェルとを製造した後、ポリマー又はポリマー複合体である中間層（１０８）を、圧縮シェルの各一半分の内側又はモノリシックモールド（１０９）の外表面に入れ込み、乾燥、高硬度化又は硬化のための時間を与える。ポリマー又はポリマー複合体である中間層は、圧縮シェルと付加的に製造されたモールドとの間の支持層として機能する。中間層は、モールドの外側と圧縮シェルの内側とが完全に契合しなければならないという要求を減じ、また、互いに契合できる形状ではないモールドの外側と圧縮シェルの内側との間で等しく荷重を伝達するように機能する。中間層は、付加的に製造されたモールドへの十分な支持を提供するのに十分な厚さを有する一方、モールドが圧縮シェルによって与えられる増大した強度から利益を受けることを可能にするのに十分な薄さを有する。
【０２３８】
射出成形のための圧縮シェルとモールドとを組み立てるために、モールド（１０９）（インナーモールド）は圧縮シェル（アウターシェル）の一半分（１１６）の中に置かれる。シェルとモールドとを有する完成したアセンブリーは、一半分（１１６）、モールド（１０９）、キャビティー（１１０）及び一半分（１１５）を含むのを特徴とする。完成したアセンブリーは、射出成形機に適合することができ、与えられた材料（たとえば、プラスチック材料、セラミック材料）を射出して入れることができる。一旦モールドに首尾よく射出が行なわれると、圧縮シェルは取り外され、モノリシックモールド（１０９）は除去される。この段階で、モノリシックモールド（１０９）は射出材料で満たされている。
【０２３９】
付加的に製造されたモールドを最終的な射出成形体から除去するためには、付加的に製造されたモールドを溶解液の中に沈めることが必要である。この液体として、モールド材料を溶解、分散又は分解することができるが内部にある成形体を傷つけることができないようなものを注意して選択しなければならない。一旦付加的に製造されたモールドが除去されると、射出成形体は溶解液から取り出すことができる。この態様においては、付加的に製造されたモールドは過程中に消費されるので、新たなモノリシックモールドを作成することが必要で、新たに作成したモノリシックモールドを、それぞれのデザインのために既存の圧縮シェルとともに利用することになる。
【０２４０】
図６は、本明細書に開示される、付加的に製造されたコア／シェル モールドの１つの態様を示す。このコア／シェル モールドは、デジタルライトプロジェクション ステレオリソグラフィー法を用いた３Ｄ印刷を用いて形成されたものである。
【０２４１】
ＩＩＩ.  射出成形アセンブリーとその構成要素の製造方法
本明細書において、本明細書に開示される射出成形アセンブリーとその個々の構成要素の製造方法が開示される。他の１つの態様において、本明細書に開示される射出成形アセンブリーのインナーモールド、中間層及びアウターシェルについての、製造、組立て及び／又は分解方法が開示される。
【０２４２】
１つの態様において、射出成形アセンブリーの製造方法が開示され、この製造方法は、（ｉ）単数又は複数の好適な材料を提供し、そして（ｉｉ）単数又は複数の好適な技術を用いて該好適な材料からモールド、中間層、及び／又は外層を製造することを含む。
【０２４３】
１つの態様において、好適な技術は、付加的製造技術（additive manufacturing technique）、従来の製造技術、又はこれらの組み合わせ（すなわちハイブリッド型製造技術）である。
【０２４４】
一定の諸態様において、本明細書に開示される方法は付加的製造方法と射出成形とのプロセス統合を提供し、それにより、改善された形状解像度（geometric resolution）、及び、改善された形状特徴要素設計（geometric feature design）と、高い処理能力（throughout put capability）との組み合わせを可能とする。
【０２４５】
１つの具体的な態様において、インナーモールドは付加的製造方法で製造され、アウターシェルは従来の方法で製造される。
【０２４６】
１つの態様において、可溶性モールドの製造と使用の方法が開示され、可溶性モールドは任意により、周囲を覆う外層を用いる射出成形方法に好適な射出成形アセンブリーの構成要素であり、該射出成形アセンブリーにおいて外層の内側に位置する可溶性モールドは、射出成形方法で充填される内部キャビティーを有する。
【０２４７】
一定の態様において、可溶性モールドの製造方法が付加的製造方法であり、方法がサイズやスケールについて変更可能（scalable）である。１つの具体的な態様において、可溶性モールドは、付加的に製造された可溶性モノリシックポリマーモールドである。
【０２４８】
１つの態様において、付加的に製造された可溶性モノリシックポリマーモールドの製造方法が複数回反復されて、その際の収率が約８０％より高く、より具体的には約８５％又は約８５％以上である。
【０２４９】
１つの具体的な態様において、付加的に製造された可溶性モノリシックポリマーモールドの製造方法が複数回反復されて、そのようなモールドが約１５個から約２０個提供される。
【０２５０】
１つの態様において、付加的に製造された可溶性モノリシックポリマーモールドの製造方法が寸法再現性を有する。
【０２５１】
１つの態様において、本明細書に開示される方法は、伝統的なインベストメント鋳造法の１つ又は２つ以上の工程（コア／ダイ アセンブリー、ワックス オーバー−モールディング、及びセラミック シェリングなどを含む）を省くことを可能にする。
【０２５２】
１つの具体的な態様において、モノリシックモールド（たとえばインナーモノリシックモールド）の製造方法が開示され、この製造方法は、（ｉ）単数又は複数の好適な材料（たとえば溶解液中に任意により溶解するポリマー又はコポリマー材料）を提供し、そして（ｉｉ）単数又は複数の好適な技術を用いて該好適な材料からモノリシックモールドを製造することを含む。１つの具体的な態様において、好適な技術は、単数又は複数の付加的製造方法である。１つの具体的な態様において、付加的製造方法は感光性樹脂ジェッティング又はデジタルライトプロセッシングである。
【０２５３】
１つの具体的な態様において、中間層は、（ｉ）好適な材料（たとえば熱硬化性エラストマー）を提供し、そして（ｉｉ）好適な技術を用いて該好適な材料から中間層を製造することを含む方法により製造され、該好適な技術は鋳造、スプレー、ペイント−オン（paint-on）、真空蒸着、注ぎ込み（pour-in）、射出成形、真空成形、２光子重合、デジタルライトプロジェクション及び生物学的培養法からなる群より選ばれる。この態様において、分子状、オリゴマー状、又は巨大分子状構成成分（たとえば親水性又は疎水性構成成分であるが、これらには限定されない）が、中間層からアセンブリー内層及び／又はアセンブリー外層へ拡散することが好適であり、好適な理由としては、該拡散により、アセンブリー内層及び／又はアセンブリー外層において高硬度化（hardening）、軟化、可塑化、硬化（curing）、部分的溶解、選択的沈殿、重合又は任意の相分離を生じさせ、それにより、粘着性、オムニフォビック（omniphobic）性、選択的可溶性、調節可能な機械的堅牢制、外力に応答する可撓性（responsively compliant）、粘弾性又はエラストマー性を示す挙動が得られる。
【０２５４】
１つの具体的な態様において、射出成形アセンブリーの内側的構成要素、中間的構成要素及び外側的構成要素（すなわちインナーモールド、中間層及びアウターシェル）が、スプレー法、浸漬被覆、射出成形、鋳造法、拡散ベース可塑化（diffusion-based plasticization）、生物学的培養法、デジタルライトプロジェクション及びステレオリソグラフィー、ブロー成形、発泡成形、除去的機械加工（substractive machining）、インベストメント鋳造法及び他の方法からなる群より選ばれる方法又は技術で形成される。
【０２５５】
１つの具体的な態様において、本明細書に開示される射出成形アセンブリーを組み立てる方法が開示され、この方法では、（ｉ）本明細書に開示されるインナーモノリシックモールドを本明細書に開示される中間層の表面にセットし、その際、インナーモノリシックモールドを中間層の上側に配置し、中間層がアウターシェルの内壁を覆い、射出成形中の圧力をモールドの外面に均等に又はより均等に分配するのを補助するのであり；（ｉｉ）したがって、中間層を用いる場合は、インナーモールドの周囲に中間層を形成及び／又は閉鎖し、その後にアウターシェルを閉鎖することにより圧縮シェルを組み立てて射出成形アセンブリーを提供し、これを射出成形に用いて射出成形体（たとえばセラミックコア）を製造する。インナーモノリシックモールドに射出成形した後、圧縮シェルから射出成形体を取り出して溶解液中に浸漬する。溶解液が射出成形体からインナーモノリシックモールドを除去する。
【０２５６】
ＩＶ.  中間成形体の製造方法
本明細書において、成形体の製造方法、より具体的には、鋳造による成形体の製造方法が開示される。一定の諸態様において、本願の製造方法により、中間成形体、すなわち、第２又は最終の成形体を製造するために用いられる成形体が得られる。１つの具体的な態様において、本願の製造方法により、のちに金属部品（たとえばタービンブレード）の鋳造に用いることができるセラミックコアが得られ、該鋳造金属部品は所望の形状を有する。一定の諸態様において、中間成形体は、第２又は最終の成形体を製造するために用いられる前に任意に一定期間貯蔵されてもよい。
【０２５７】
１つの具体的な態様において、本明細書に開示される方法は、セラミック、熱硬化性ポリマー、熱可塑性ポリマー、合金、熱硬化性エラストマー、熱硬化性生物学的材料、又は細胞培養物構成成分からなる成形体の製造への使用に好適である。
【０２５８】
一定の諸態様において、本明細書に開示される方法により、中間成形体（たとえばセラミックコア）を従来の方法よりも短時間で製造することができ、それにより、製造コスト及び新たな設計のリードタイム（lead time）を減少することができる。たとえば、本発明の方法を用いると、ＣＡＤからコア製造までのリードタイムを、複数壁コア（multi-walled core）の場合、約３６週間を約６週間又はそれ未満にまで短縮でき、また、単一壁コア（single walled core）の場合、約３０週間を約６週間又はそれ未満にまで短縮できる。
【０２５９】
１つの態様において、中間成形体（たとえばセラミックコア、コア／シェル モールド）の製造方法が開示され、この製造方法は、（ｉ）好適な材料（「フィードストック」）を提供し；そして（ｉｉ）好適な技術を用いて該好適な材料から中間成形体を製造することを含む。任意により、中間成形体を用いて最終成形体（たとえばタービンブレードなどの鋳造金属部品）を製造する。
【０２６０】
１つの具体的な態様において、中間成形体はセラミックコアであり、フィードストックはセラミックスラリーであり、そして好適な技術は射出成形である。一定の諸態様において、射出成形は本明細書に開示される射出成形アセンブリーを用いる。１つの具体的な態様において、射出成形アセンブリーの構成要素としてのモールド（たとえばインナーモールド）は、付加的に製造された可溶性モノリシックポリマーモールドである。
【０２６１】
他の１つの態様において、セラミックグリーン体の製造方法が開示され、この製造方法は以下の工程を含む。（ａ）流動性セラミック組成物を、内部キャビティーを含む可溶性モールド（たとえば付加的に製造された可溶性モノリシックポリマーモールド）の中に射出し、但し該可溶性モールドは本明細書に開示される射出成形アセンブリーの内部に存在し；（ｂ）流動性セラミック組成物を内部キャビティー内で放置することにより固化させてセラミックグリーン体を形成し；（ｃ）射出成形後に射出成形アセンブリーを分解し；（ｄ）射出成形後の可溶性インナーモールドを水又は溶媒中に浸漬し、可溶性成分が除去されて分離されたセラミックグリーン体が得られるまで放置し、そして、任意により；（ｅ）分離されたセラミックグリーン体を更に加工してセラミックコアを得る。
【０２６２】
１つの態様において、工程（ｅ）における更なる加工が、（ｉ）セラミックグリーン体を処理してバインダーを除去してセラミックブラウン体を得；そして（ｉｉ）セラミックブラウン体を焼結により緻密化して、所望の形状と内部構造を有するセラミック焼結体すなわちセラミックコアを製造することを含む。可溶性キャリア相を選択的に除去することが、射出成形後のセラミックグリーン体の中に多孔性と開放内部チャンネルを形成して、焼結工程中に揮発性分解産物を外部に逃がすために好適である。多孔性は、たとえばＸ線回折により測定できる。
【０２６３】
１つの態様において、バインダー除去の方法は、浸漬ベース（溶媒）バインダー除去、溶媒蒸気によるバインダー除去、熱によるバインダー除去（ポリマー焼却）、触媒作用によるバインダー除去、真空によるバインダー除去、毛管作用（wicking）によるバインダー除去、又はこれらの組み合わせである。１つの具体的な態様において、バインダー除去は、溶媒によるバインダー除去を行なった後に熱によるバインダー除去を行なうことを含む。
【０２６４】
１つの具体的な態様において、バインダー除去は溶媒を用いるバインダー除去であり、この方法は、セラミックグリーン体を水又は有機溶媒（たとえばエタノール）中に適切な時間浸漬し、１つ又は２つ以上の不均一相の選択的溶解により、グリーン体から可溶性キャリア相を除去し、同時に不溶性ポリマーを残留させることを含む。１つの具体的な態様において、セラミックグリーン体は、溶媒によるバインダー除去の後で焼結の前の時点で乾燥させる。一定の諸態様において、溶媒によるバインダー除去は、液体ではなく気体を用いる。
【０２６５】
他の１つの態様において、バインダー除去は熱によるバインダー除去であり、処理方法は、キャリア／バインダーの蒸発温度よりも高い温度でセラミックグリーン体を加熱することを含み、より具体的には、約１００℃と約６００℃の間の温度で、適切な時間加熱することを含む。１つの態様において、適切な時間は、約１０時間より長く、約２０時間より長く、約３０時間より長く、約４０時間より長く、約５０時間より長く、又は約６０時間より長い。
【０２６６】
１つの態様において、バインダー除去は、溶媒によるバインダー除去を行なった後に熱によるバインダー除去を行なうことを含む。
【０２６７】
焼結の条件は、用いるセラミック粉末のタイプと電子特性に依存し、その結果、セラミック射出成形（ceramic injection molded; CIM）された構成要素が得られる。１つの態様において、焼結は、セラミックグリーン体を約１２００℃と約１６００℃の間の温度に加熱してセラミックブラウン体を製造することを含む。
【０２６８】
一定の諸態様において、１種又は２種以上の化学的添加剤又は機械的拘束器具を用いて、バインダー除去工程と焼結工程中にセラミックグリーン体の形状と寸法を維持する。１つの具体的な態様において、焼結されたセラミックコアを１種又は２種以上の更なる加工方法に付し、該更なる加工方法としては、仕上げ、機械的加工、研磨、熱処理、ひずみ取り（straightening）、及び電気めっきが挙げられるが、これらに限定されない。
【０２６９】
１つの具体的な態様において、バインダー除去と焼結の前に輪郭補正工程（profile correction step）を用いる。
【０２７０】
他の１つの具体的な態様において、本明細書に開示される方法は、流動性セラミック組成物への加熱と加圧によりセラミックグリーン体を製造し、その後それを水又は溶媒条件中に浸漬することを含む。射出成形後の可溶性インナーモールドの浸漬溶解、及び、任意の水又は溶媒によるセラミックグリーン体のバインダー除去の間、セラミックコアの射出が同時に生じてもよく、又は後の工程で生じてもよい。バインダー除去の間、セラミックスラリーのバインダーの可溶性成分が除去され、気孔チャンネルの組織網が現われて、残りの可溶性成分の除去が可能となる。次に、水又は溶媒でバインダー除去されたグリーン状態セラミックコアを焼結に付し、これにより熱によるバインダー除去（セラミックスラリーの残留有機成分の除去）が生じてもよく、その結果、セラミックブラウン体が得られる。バインダー除去工程の終了後、焼結を行なう。
【０２７１】
一定の諸態様において、本発明の方法は更に、たとえばセラミックスラリーの成分を混合することにより、セラミックスラリーを調製することを含む。
【０２７２】
他の１つの態様において、セラミックコア又はセラミックコア／シェルの製造方法が開示され、この製造方法は以下の工程を含む。（ａ）流動性セラミック組成物を、内部キャビティーを含む可溶性モールドの中に射出し、但し該可溶性モールドは本明細書に開示される射出成形アセンブリーの内部に存在し；（ｂ）流動性セラミック組成物を内部キャビティー内で放置することにより固化させてセラミックグリーン体を形成し；（ｃ）射出成形後に射出成形アセンブリーを分解し；（ｄ）射出成形後の可溶性インナーモールドを水又は溶媒中に浸漬し、可溶性成分が除去されて分離されたセラミックグリーン体が得られるまで放置し；そして、（ｅ）分離されたセラミックグリーン体を更に加工してセラミックコアを得て、その際、セラミックグリーン体への更なる加工のために本明細書に開示されるいずれの方法も用いることができる。
【０２７３】
１つの具体的な態様において、ワックスによるシェル形成（wax-shelling）を含まないコア／シェルの形成方法が開示される。
【０２７４】
一定の諸態様において、中間成形体（たとえばセラミックコア）の製造方法はサイズやスケールについて変更可能であり、本明細書に開示される方法を用いることにより、ＣＡＤからコア製造までのリードタイムを、複数壁コア（multi-walled core）の場合、約３６週間を約６週間又はそれ未満にまで短縮でき、また、単一壁コア（single walled core）の場合、約３０週間を約６週間又はそれ未満にまで短縮できる。１つの具体的な態様において、中間成形体の製造方法は、鋳造ターボ機械部品について、サイズやスケールについて変更可能な複雑形状をデザインすることを間接的に可能にする。
【０２７５】
中間成形体（たとえばセラミックコア）の製造方法は好適な製造条件下で行なわれる。１つの具体的な態様において、好適な製造条件には、射出温度、射出圧力、射出速度、射出時間、保持時間、保持圧力、等が含まれる。
【０２７６】
１つの態様において、射出成形方法は、低圧射出成形、中圧射出成形、又は高圧射出成形である。
【０２７７】
１つの態様において、射出成形のプロセス条件は、硬化条件又は固化条件と同じか又は類似している。他の１つの態様において、１つ又は２つ以上の射出成形条件は、１つ又は２つ以上の硬化条件（たとえば温度、圧力、時間、等）と異なる。
【０２７８】
一定の諸態様において、モールド（たとえばインナーモールド、そして、より具体的には、付加的に製造された可溶性モノリシックポリマーモールド）を提供する際、冷却されていてもよく、室温でもよく、加熱されていてもよい。諸態様において、可溶性モールドは、約２０分から約８０分の間、より具体的には約３０分から約６０分の間、更により具体的には約３０分又は約６０分で溶解する。
【０２７９】
射出温度は様々の温度から選択できる。１つの態様において、射出温度は、約０℃〜約３００℃の範囲、より具体的には約１５℃〜約２００℃の範囲、より具体的には約２０℃〜約１４０℃の範囲である。
【０２８０】
射出時間は様々の時間から選択できる。射出時間は、１００ミリ秒〜１分の範囲、より具体的には５００ミリ秒〜４５秒の範囲、より具体的には１秒〜約３０秒の範囲である。
【０２８１】
１つの具体的な態様において、射出温度は、約０℃と約２０℃の間、約２０℃と約４０℃の間、約４０℃と約６０℃の間、約６０℃と約８０℃の間、約８０℃と約１００℃の間、約１００℃と約１２０℃の間、又は約１２０℃と約１４０℃の間である。
【０２８２】
１つの具体的な態様において、射出温度は室温、すなわち約２０℃と約２５℃の間である。
【０２８３】
射出圧力は様々の圧力から選択できる。１つの具体的な態様において、セラミックスラリーの射出圧力は、約１Ｐａ〜約１ＧＰａの範囲、より具体的には約１００Ｐａ〜約１，０００ＭＰａの範囲、より具体的には約０．１ＭＰａ〜約５０ＭＰａの範囲である。
【０２８４】
射出された材料の硬化時間又は固化時間は、様々の時間から選択できる。１つの具体的な態様において、硬化時間又は固化時間は、用いるセラミックバインダーの種類に依存して、１秒〜２日の範囲、より具体的には、約１秒、約１０秒、約３０秒、約６０秒、約５分、約１０分、約３０分、約１時間、約３時間、約６時間、約１２時間、約１８時間、約２０時間、又は約２４時間である。
【０２８５】
硬化温度は様々の温度から選択できる。１つの態様において、低温での射出成形を行なって流動性セラミックスラリーをモールドに導入し、そして、セラミックスラリーの硬化温度は射出温度よりも高温である。
【０２８６】
一定の諸態様において、セラミックコアを一定時間貯蔵した後に使用する。１つの具体的な態様において、セラミックコアは、その物理的特性又は成形特性の９９％を超える部分又は９５％を超える部分を失うことなく、貯蔵することができる。
【０２８７】
１つの具体的な態様において、本明細書に開示される方法は、１つ又は２つ以上の望ましい特性を有するセラミックコアを提供し、該望ましい特性は以下の項目内容を含むが、これらに限定されない。（ｉ）高温での溶融合金の鋳造に耐える好適なグリーン体強度；（ｉｉ）低い熱膨張係数；（ｉｉｉ）高い寸法精度；（ｉｖ）低減されたボイド；（ｖ）高い耐クリープ性；（ｖｉ）高い粉砕性；（ｖｉｉ）高い多孔性；（ｖｉｉｉ）低減された収縮率；（ｉｘ）均一な収縮率；及び（ｘ）亀裂や欠陥が少ないこと。特性の相対的評価（すなわち高い及び低い）について、比較対象は従来の方法で製造されたセラミックコアである。
【０２８８】
１つの具体的な態様において、本明細書に開示される方法が提供するセラミックコアについては、焼結後の曲げ強度が１００ｐｓｉ〜５，０００ｐｓｉの範囲、より具体的には１００ｐｓｉ〜１，０００ｐｓｉの範囲、より具体的には１００ｐｓｉ〜５００ｐｓｉの範囲である。
【０２８９】
１つの具体的な態様において、本明細書に開示される方法が提供するセラミックコアの内部気孔率（internal porosity）は、焼結前の空気透過性が１．０×１０−４ｃｍ２／（ｓｅｃ−ａｔｍ）〜９．０×１０−１ｃｍ２／（ｓｅｃ−ａｔｍ）の範囲、より具体的には１．０×１０−３ｃｍ２／（ｓｅｃ−ａｔｍ）〜７．０×１０−１ｃｍ２／（ｓｅｃ−ａｔｍ）の範囲、より具体的には１．０×１０−２ｃｍ２／（ｓｅｃ−ａｔｍ）〜５．０×１０−１ｃｍ２／（ｓｅｃ−ａｔｍ）の範囲となるものである。
【０２９０】
１つの具体的な態様において、本明細書に開示される方法が提供するセラミックコアの開放気孔率（open porosity）は約５０％未満、約４０％未満、約３５％未満、約３０％未満、約２５％未満、又は約２０％未満である。
【０２９１】
更なる１つの具体的な態様において、本明細書に開示される方法が提供するセラミックコアは、均一な収縮率又は低減された収縮率を示す。１つの態様において、本明細書に開示される方法が提供するセラミックコアは、焼結後の線収縮率が０．１％〜１０％の範囲、より具体的には１％〜５％の範囲、より具体的には１．５％〜３．７５％の範囲である。
【０２９２】
１つの態様において、本明細書に開示される方法が複数回反復される。１つの具体的な態様において、本願の方法が複数回反復され、再現性のある収縮率を有する複数のセラミックコアが製造される。１つの具体的な態様において、反復された本願の方法の収率（yield）は約７０％より大きく、約７５％より大きく、約８０％より大きく、約８５％より大きく、又は約９０％より大きい。
【０２９３】
１つの態様において、セラミックコアは、更にシェルを含むセラミックシステムすなわちモールドの一部である。１つの具体的な態様において、シェルの製造方法が開示され、たとえば、セラミックコアが消失性材料（sacrificial material）（ワックスなど）である場合、セラミックスラリー組成物又は他の原料をセラミックコアに塗布することによりシェルを形成できる。形成したシェルを乾燥させて高硬度化させ、一方、消失性材料を除去する。この態様において、シェルの物理的特性は更なる加工に耐えるのに充分であることが必要である。
【０２９４】
１つの具体的な態様において、固形粒子状成分とキャリア相成分を含むセラミックスラリーを本明細書に開示される射出成形アセンブリー中に射出して中間成形体を形成する。任意により、気孔増加用成分（pore former）又は他の添加剤をセラミックスラリー組成物に更に加えてもよい。１つの態様において、本明細書に開示されるセラミックスラリー組成物が使用される。
【０２９５】
たとえば、ポリエチレングリコール（水に可溶性である）とポリ（ビニルブチラール）（一般に水に不溶性である）とを含むキャリアブレンドを、成分の質量比を約０．１：１、約０．３３：０．６７、約１：１、約０．７５：約０．２５、又は１：０．１として用いて調製することができる。射出した後、射出後のグリーン状態の中間成形体を、約１時間〜約７２時間の範囲内で水に浸漬してポリエチレングリコール相を除去して、シリカ、アルミナ又はケイ酸ジルコニウムの固形物とポリ（ビニルブチラール）バインダーとを含む半多孔性のグリーン状態中間成形体を得ることができる。焼結すると、ポリ（ビニルブチラール）バインダーが分解し、中間成形体内部の開放通路（open passage）から外部へ逃げる。
【０２９６】
１つの具体的な態様において、気孔増加用成分をセラミックスラリーのキャリアと固体成分に加えてもよく、これにより、内部多孔性、気孔サイズ分布、及び焼結中のコア内部からの外部焼結炉雰囲気へのアクセスを増加し、また、最終的な焼結コアの機械強度を調節できる。本明細書に開示されるセラミックスラリーに使用するのに好適な気孔増加用成分の例としては、融点が約−５０℃〜約２００℃の範囲、より具体的には約−２０℃〜約１５０℃の範囲、より具体的には約−１０℃〜約１２０℃の範囲であり、且つ、沸点が約７０℃〜約４５０℃の範囲、より具体的には約１００℃〜約４００℃の範囲、より具体的には約１２０℃〜約３７５℃の範囲、より具体的には約２００℃〜約３７５℃の範囲、より具体的には約２５０℃〜約３７５℃の範囲である有機固体が挙げられる。更に、気孔増加用成分は、コア焼結加工中に温度上昇につれて徐々に揮発又は燃焼することが好ましく、また、複数の気孔増加用成分をセラミックスラリー組成物に加えてもよく、それにより、温度上昇に伴うセラミックコア成分の質量減少が直線性に近づくように調節できる。
【０２９７】
一定の諸態様において、本明細書に開示される方法は、セラミックコアなどの中間成形体の製造において金属器具（metal tooling）の必要性を取り除く（一方、従来の方法を用いる製造においては、金属器具によると数日、数週間、数カ月、約半年から１年近く、又は数年もかかることがある）。このことは、本明細書に開示される方法のより幅広い利点の１つであり、これにより、従来の又は未来のインベストメント鋳造法における製造工程数を減少することができ、また、製造コストの低減、及び新たなデザインのためのリードタイム（lead time）の減少を可能にする。
【０２９８】
これらのセラミックコアは、単独で又は鋳造アセンブリーの一部として、所望の形状を有する鋳造金属部品（たとえばタービンブレード）の製造に用いることができる。セラミックコアは、鋳込み工程後の鋳造アセンブリーから物理的又は化学的工程で除去することができる。
【０２９９】
１つの態様において、本明細書に開示される方法は、アウター鋳造シェル、中間層、及び／又はインナーモールドの１つ又は２つ以上を溶解除去することを更に含む。
【０３００】
Ｖ.  中間成形体
ここに開示されるのは、成形体（たとえばセラミックコア）であり、そして、具体的には、射出成形法、本明細書に開示されるモールド及び／又は射出成形アセンブリーを用いて形成された中間成形体（たとえばセラミックコア）であって、最終成形体の製造での使用に好適な中間成形体である。
【０３０１】
１つの具体的な態様において、成形体又は中間成形体が、本明細書に開示されるモールドを用いて形成され、より具体的には、以下の特徴のうちの１つ又は２つ以上を有するモールドを用いて形成される。（ｉ）可溶性である；（ｉｉ）付加的に製造される；及び（ｉｉｉ）モノリシックである。
【０３０２】
１つの具体的な態様において、成形体又は中間成形体が、本明細書に開示される射出成形アセンブリーを用いて形成され、より具体的には、以下の構成要素を含む射出成形アセンブリーを用いて形成される。（ｉ）以下の特徴のうちの１つ又は２つ以上を有するインナーモールド：可溶性である、付加的に製造される、及びモノリシックである；（ｉｉ）任意により、インナーモールドを包む中間層；及び（ｉｉｉ）任意により、中間層を取り囲むアウターシェル。任意により、中間層、アウターシェル、又はその両方が、以下の特徴のうちの１つ又は２つ以上を有する：可溶性である、及び、付加的に製造される。
【０３０３】
１つの具体的な態様において、本明細書に開示される中間成形体（たとえばセラミックコア）は、ターボ機械用途に用いられる部品を形成するための使用に好適である。ターボ機械用途としては、ロケットエンジン部品、ジェットエンジン部品（たとえばタービンブレード又はタービンベーン）、及び産業用ガスタービン部品が挙げられるが、これらに限定されない。
【０３０４】
１つの態様において、本明細書に開示される中間成形体（たとえばセラミックコア）は、ターボ機械用途に用いられる金属部品を鋳造で製造する（すなわち鋳造金属部品を製造する）ための使用に好適である。金属はいかなる好適な金属も使用でき、合金又は超合金でもよい。１つの態様において、セラミックコアは、単結晶ニッケルベース超合金からなる部品、一方向凝固超合金からなる部品、及び等軸結晶超合金からなる部品をインベストメント鋳造するための使用に好適である。
【０３０５】
１つの具体的な態様において、成形体又は中間成形体はタービンブレードのエアフォイル部品の製造に用いるためのセラミックコアである。
【０３０６】
１つの具体的な態様において、成形体又は中間成形体は、２次元のセラミックコア又は３次元のセラミックコア、すなわち、単一壁セラミックコア又は複数壁セラミックコアである。
【０３０７】
１つの好ましい態様において、成形体又は中間成形体は、従来の方法（たとえば２つ又は３つ以上の構成要素を含むインナーモールドを用いる射出成形）により製造されたセラミックコアに比べて、改善された形状解像度と複雑性によって特徴付けられるセラミックコアである。一定の諸態様において、セラミックコアは、最終成形品（たとえばタービンブレード）の空気冷却の改善を可能にする。
【０３０８】
一定の諸態様において、１つ又は２つ以上の望ましい特性により特徴付けられるセラミックコアが開示され、該望ましい特性は以下の項目内容を含むが、これらに限定されない。（ｉ）溶融合金の鋳造に耐える好適なグリーン体強度；（ｉｉ）低い熱膨張係数；（ｉｉｉ）高い寸法精度；（ｉｖ）低減されたボイド；（ｖ）高い耐クリープ性；（ｖｉ）高い粉砕性；（ｖｉｉ）高い多孔性；（ｖｉｉｉ）低減された収縮率；（ｉｘ）均一な収縮率；及び（ｘ）亀裂や欠陥が少ないこと。特性の相対的評価（すなわち高い及び低い）について、比較対象は従来の方法で製造されたセラミックコアである。
【０３０９】
１つの具体的な態様において、本明細書に開示されるセラミックコアは、焼結後の曲げ強度が１００ｐｓｉ〜５，０００ｐｓｉの範囲、より具体的には１００ｐｓｉ〜１，０００ｐｓｉの範囲、より具体的には１００ｐｓｉ〜５００ｐｓｉの範囲であることにより特徴付けられる。
【０３１０】
他の１つの具体的な態様において、本明細書に開示されるセラミックコアについては、気孔率（porosity）が、焼結前の空気透過性が１．０×１０−４ｃｍ２／（ｓｅｃ−ａｔｍ）〜９．０×１０−１ｃｍ２／（ｓｅｃ−ａｔｍ）の範囲、より具体的には１．０×１０−３ｃｍ２／（ｓｅｃ−ａｔｍ）〜７．０×１０−１ｃｍ２／（ｓｅｃ−ａｔｍ）の範囲、より具体的には１．０×１０−２ｃｍ２／（ｓｅｃ−ａｔｍ）〜５．０×１０−１ｃｍ２／（ｓｅｃ−ａｔｍ）の範囲となるものであることにより特徴付けられる。
【０３１１】
他の１つの具体的な態様において、本明細書に開示されるセラミックコアは、開放気孔率が約５０％未満、約４０％未満、約３５％未満、約３０％未満、約２５％未満、又は約２０％未満であることにより特徴付けられる。
【０３１２】
更なる１つの具体的な態様において、本明細書に開示されるセラミックコアは、従来のセラミックコアに比べて、低減された収縮率を示すことにより特徴付けられる。１つの態様において、セラミックコアは、焼結後の線収縮率が約０．１％〜約１０％の範囲、より具体的には約１％〜約５％の範囲、より具体的には約１．５％〜約３．７５％の範囲であることにより特徴付けられる。
【０３１３】
任意により、中間成形体（たとえばセラミックコア）がモールド（たとえば本明細書に記載される可溶性モールドなど）の中に含まれる。他の諸態様において、中間成形体は、ポリマーモールドから、たとえば可溶性ポリマーモールドを溶解させることにより分離される。
【０３１４】
中間成形体（たとえばセラミックコア）の組成は様々な組成から選択できる。１つの具体的な態様において、中間成形体はセラミックスラリー組成物から形成されるセラミックコアであり、該セラミックスラリー組成物は、以下の成分カテゴリーのうちの１つ又は２つ以上の組み合わせを含む：キャリア構成成分、セラミック粒子、気孔増加用成分、及び添加剤。
【０３１５】
１つの態様において、セラミックスラリー組成物は少なくとも１種のキャリアを含む。キャリアの組成は様々な組成から選択できる。
【０３１６】
１つの態様において、本明細書に開示されるセラミックスラリーに用いるのに好適なキャリアの例としては、熱可塑性ポリマー又は熱可塑性直鎖状オリゴマーが挙げられる。熱可塑性ポリマー又は熱可塑性直鎖状オリゴマーの例としては以下のものが挙げられる：パラフィンワックス、ポリエチレン、炭化水素ワックス、石炭由来ワックス、蜜蝋などの天然ワックス、カーボワックス（carbowax）、直鎖状ポリエチレングリコール、分岐鎖状ポリエチレングリコール、直鎖状ポリプロピレングリコール、分岐鎖状ポリプロピレングリコール、短鎖オリゴマー状ポリ−アルファオレフィン、ポリイソブチレン、直鎖状熱可塑性有機化合物、ポリスチレン、ポリスチレン／キシレン  ブレンド、ラジカル重合で形成されたポリオレフィン、アルファ−メチルスチレン、ポリ（メチルアクリレート）、ポリ（ブチルメタクリレート）、ポリ（ビニルブチラール）、直鎖状又は分岐鎖状（メタ）アクリルポリマー、熱可塑性脂肪族ポリウレタン、及び非晶質又は半結晶性脂肪族ポリエステル（ポリカプロラクトンなど）。
【０３１７】
１つの態様において、本明細書に開示されるセラミックスラリーに用いるのに好適な直鎖状、熱可塑性、又は分岐鎖状ポリマーを含むキャリアについては、分子量が約１００ｇ／ｍоｌと約１，０００，０００ｇ／ｍоｌの間、より具体的には約３００ｇ／ｍоｌと約１０００００ｇ／ｍоｌの間、より具体的には約１，０００ｇ／ｍоｌと約１０，０００ｇ／ｍоｌの間であってよい。本明細書に開示されるセラミックスラリーに用いるのに好適な直鎖状、熱可塑性、又は分岐鎖状ポリマーのガラス転移温度は、約−１１０℃〜約５００℃の範囲、より具体的には約−１１０℃〜約２００℃の範囲、より具体的には−１１０℃〜約１３０℃の範囲であってよい。本明細書に開示されるセラミックスラリーに用いるのに好適な直鎖状、熱可塑性、又は分岐鎖状ポリマーの結晶融解相転移温度（crystalline melt transition）は、約−８０℃〜約５００℃の範囲、より具体的には約−５０℃〜約２２０℃の範囲、より具体的には約０℃〜約１５０℃の範囲、より具体的には約２０℃〜約１３０℃の範囲であってよい。
【０３１８】
１つの態様において、パラフィンワックスを含むキャリアの例としては、飽和及び不飽和炭化水素であって、炭素数が８〜５００、より具体的には炭素数が１２〜１００、より具体的には炭素数が１５〜６０、より具体的には炭素数が１８〜４０のものが挙げられる。使用に好適なパラフィンワックスの溶融温度は約−５０℃〜約１５０℃の範囲、より具体的には約０℃〜約１４０℃の範囲、より具体的には２０℃〜約１３０℃の範囲である。
【０３１９】
１つの態様において、硬化性又は熱硬化性キャリアは、ペンダント反応性官能基を有するモノマー性、オリゴマー性又はポリマー性の構成成分を含み、該構成成分の分子量は約１００ｇ／ｍоｌ〜約１，０００，０００ｇ／ｍоｌの範囲、より具体的には約１００ｇ／ｍоｌ〜約１００，０００ｇ／ｍоｌの範囲、より具体的には約１３０ｇ／ｍоｌ〜約１０，０００ｇ／ｍоｌの範囲である。
【０３２０】
キャリアはブレンドして組成物（formulation）であってもよく、該組成物は焼結中に加熱されると、温度上昇と共に徐々に分解して、熱重量分析実験で「％質量減少 対 温度」をプロットして得られる曲線の一次導関数が一定値に接近するものでよい。
【０３２１】
１つの態様において、キャリアは、ブレンドされて組成物（formulation）となった熱可塑性ポリマー又はワックスであってもよく、該組成物は、高温で均一又は可溶性ブレンドを形成し、また、低温で混ざり合わないものであってよい。１つの態様において、本明細書に開示されるセラミックスラリーの射出後の冷却時に、射出後グリーン状態中間成形体を、水又は有機溶媒を含む液体浴に浸漬し、これにより、１又は２つ以上の不均一相が選択的に溶解され、こうして、射出後グリーン状態中間成形体から可溶性キャリア相が除去され、一方、不溶性ポリマーが残留する。可溶性キャリア相の選択的除去は、射出成形後のグリーン状態成形体の中に多孔性と開放内部チャンネルを形成して、焼結工程中に揮発性分解産物を外部へ逃がすために好適である。
【０３２２】
たとえば、ポリエチレングリコール（水に可溶性である）とポリ（ビニルブチラール）（一般に水に不溶性である）とを含むキャリアブレンドを調製し、その際、成分の質量比を約０．１：１、約０．３３：０．６７、約１：１、約０．７５０．２５、又は約１：０．１とすることができる。射出した後、射出後のグリーン状態の中間成形体を、１時間〜７２時間の範囲内で水に浸漬してポリエチレングリコール相を除去して、シリカ、アルミナ又はケイ酸ジルコニウムの固形物とポリ（ビニルブチラール）バインダーとを含む半多孔性のグリーン状態中間成形体を得ることができる。焼結すると、ポリ（ビニルブチラール）バインダーが分解し、中間成形体内部の開放通路から外部へ逃げる。
【０３２３】
１つの態様において、本願で用いるのに好適な熱硬化性キャリアの例としては、モノマー性及び／又はオリゴマー性前駆体が挙げられる。モノマー性及び／又はオリゴマー性前駆体は１つ又は２つ以上の反応性官能基を有し、但し、モノマー性及び／又はオリゴマー性前駆体の種類により、該１つ又は２つ以上の反応性官能基の数はｎ＝１〜ｎ＝５０の範囲にあるか又はそれより大きい。モノマー性及び／又はオリゴマー性前駆体から形成される硬化性組成物（curable formulation）は、たとえば、前駆体やその組成物（formulation）の調製に用いる１つ又は２つ以上の反応性官能基によって官能性の程度を変化させることにより調節することができる。
【０３２４】
１つの態様において、本願で用いるのに好適な熱硬化性キャリアの熱機械的及び物理的特性を、分子に１つ又は２つ以上のモイエティー（moiety）を含ませることにより調節することができ、該１つ又は２つ以上のモイエティーの例としては、環状脂肪族結合／リンカー基、及び、立体障害性モイエティー及び／又は立体障害性置換基が挙げられ、該環状脂肪族結合／リンカー基は靭性、剛性、ＵＶ耐性及び耐熱性を与えることができ、また、該立体障害性モイエティー及び／又は立体障害性置換基は、高分子の配列を阻害／制御して、重合により非晶質の材料、複合材料、及びそれらの組成物を提供でき、また、高い光学的透明性を提供できる。
【０３２５】
１つの態様において、本願で用いるのに好適な熱硬化性キャリアは、結合を形成又は含有し得るモイエティー及び／又は置換基を含み、該モイエティー及び／又は置換基の例としては、ウレタン基、アミド基、チオウレタン基及びジチオウレタン基が挙げられ、これらの基は分子内水素結合を可能にし、靭性と剛性を増加するために使用できる。更に他の諸態様において、エステル結合、ベータ−アミノエステル結合、カーボネート結合、シリルエーテル結合又は他のリンカー基を前駆体に選択的に含ませることにより、環境分解時間と溶媒吸収性を制御できる。環境分解時間と溶媒吸収性は、ペンダント親水性又は疎水性基を材料組成物に導入することによっても調節することができる。
【０３２６】
１つの態様において、本願で用いるのに好適な熱硬化性キャリアは、たとえば、メルカプト、アルケン、（メタ）アクリレート、アルキン、アミン及びエポキシで官能化されたモノマー性及びオリゴマー性構成成分又はその混合物から調製できる。硬化性組成物（curable formulation）に存在するモノマー性及び／又はオリゴマー性前駆体の化学量論的モル比の範囲は、約１．００：４．００、約１．００：３．００、約１．００：２．２０、約１．００：２．００、約１．００：１．００、約１．００：０．９７、約１．００：０．９５、約１．００：０．９０、約１．００：０．５０、約１．００：０．３３、約１．００：０．２５、及び約１．００：０．２０とすることができる。
【０３２７】
１つの態様において、モノマー性及び／又はオリゴマー性前駆体から形成された熱硬化性キャリアは、紫外線（ＵＶ）光、熱、酸又は塩基により触媒される硬化方法、又はこれらの組み合わせを適用することにより硬化することができる。硬化した組成物（formulation）を性能特徴付け分析に付し、その後、たとえば、公知の付加的製造方法（たとえばステレオリソグラフィーによる付加的用途）、及びコーティング用途などに使用できる。
【０３２８】
１つの態様において、熱硬化性キャリアは、熱硬化性キャリア組成物（formulation）に種々の量の開始剤又は触媒を添加して用いて調製することができ、該開始剤又は触媒はモノマー性及び／又はオリゴマー性前駆体の間の付加反応を促進し、この付加反応は任意による熱エイジング工程実施の前または実施中に行なわれる。代表的な付加反応の例としては、フリーラジカルで開始されるチオール−エン付加反応、塩基で触媒されるマイケル付加反応、及び塩基で触媒されるチオール−エポキシ付加反応が挙げられるが、これらに限定されない。
【０３２９】
１つの態様において、ＵＶ硬化性となるように設計された熱硬化性キャリアには、光開始剤も加えることができる。たとえば、フリーラジカル開始剤をアクリレート含有組成物（formulation）及び選択されたチオール−エン組成物（formulation）に加えることができる。代表的な光開始剤の例としては以下のものが挙げられるが、これらに限定されない：２，２−ジメトキシ−２−フェニルアセトフェノン（ＤＭＰＡ）及びジフェニル（２，４，６−トリメチルベンゾイル）ホスフィンオキサイド（ＴＰＯ）。ＵＶ硬化性組成物（formulation）に添加することができる光開始剤の量は、約０．００１重量％〜約１０重量％の範囲内であってよい。いくつかの諸態様においては、硬化性組成物に添加することができる光開始剤の量は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、及び約５．００重量％であってよい。いくつかの諸態様においては、フリーラジカル阻害剤（その非限定的な例は、４−メトキシフェノール及び１，４−ヒドロキノンである）を、約０．０１〜約２，０００ｐｐｍの範囲の濃度になるように硬化性組成物に添加することができる。いくつかの諸態様においては、添加するフリーラジカル阻害剤の濃度は、約５００ｐｐｍ、約１，０００ｐｐｍ、又は約１５００ｐｐｍであってよい。
【０３３０】
１つの態様において、熱硬化性であるように設計された熱硬化性キャリア（たとえば、チオール−エポキシ、アミン−エポキシ又はアルコール−エポキシを主体とする組成物などの、熱開始ラジカル連鎖重合プロセス又は塩基で触媒されるプロセスで硬化する組成物）には、熱フリーラジカル開始剤又は３級アミン触媒を添加して硬化の触媒としてもよい。代表的な熱フリーラジカル開始剤の非限定的な例として、ベンゾイルパーオキサイド（ＢＰＯ）及びアゾビスイソブチロニトリル（ＡＩＢＮ）が挙げられる。熱フリーラジカル開始剤は、ラジカル開始付加反応において、たとえば、熱エージングの間に、触媒として機能する。硬化性組成物に添加される熱フリーラジカル開始剤の量は、約０．００１重量％〜約１０重量％の範囲内であってよい。いくつかの態様においては、硬化性組成物に添加される熱フリーラジカル開始剤の量は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、又は約５．００重量％であってよい。３級アミン塩基触媒は、たとえばマイケル付加反応及び／又はチオール−エポキシ反応又は関連する反応において、熱エージングの間に、触媒として用いることができる。
【０３３１】
硬化性組成物に添加することができる３級アミン塩基触媒の量は、約０．０１重量％〜約１０重量％の範囲内であってよい。いくつかの態様においては、硬化性組成物に添加することができる３級アミン塩基触媒の量は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、又は約５．００重量％であってよい。
【０３３２】
本願で用いるのに好適な熱硬化性キャリアを硬化するために、それを完全に硬化し又は実質的に硬化するための重合反応を行なう。ここで、「実質的に」とは、架橋の百分率が少なくとも約８０％、約８５％、約９０％、約９１％、約９２％、約９３％、約９４％、約９５％、約９６％、約９７％、約９８％又は約９９％であることを意味する。
【０３３３】
１つの態様において、本願で用いるのに好適な熱硬化性キャリアは、硬化性組成物を硬化するための１種又は２種以上の化学触媒（たとえば、酸触媒又は塩基触媒）を用いて、一定の時間にわたり化学的に硬化できるように設計されている。該１種又は２種以上の化学触媒は、約０．１０重量％、約０．２０重量％、約０．３０重量％、約０．４０重量％、約０．５０重量％、約１．００重量％、約１．５０重量％、約２．００重量％、約２．５０重量％、約３．００重量％、約３．５０重量％、約４．００重量％、約４．５０重量％、又は約５．００重量％の濃度で添加することができる。完全な硬化を達成するために必要な時間は、添加される触媒の濃度と、当該組成物に経時的に生ずる架橋反応の化学的性質とに応じて変動する。ある例においては、その工程は、熱を組成物に加えることによって駆動することができる。
【０３３４】
一定の諸態様において、本願で用いるのに好適な熱硬化性キャリアは、硬化された後には、未反応の、又は部分的に反応した、又は完全に反応した官能基／置換基を有していてよい。代表的な官能基の非限定的な例として、チオール、アルケン、アルキン、ヒドロキシル、カルボン酸、アクリレート、イソシアネート、イソチオシアネート、アミン、エポキシ、ジエン／親ジエン体、ハロゲン化アルキル、カルボン酸無水物、アルデヒド及びフェノール基が挙げられる。
【０３３５】
１つの態様において、本願で用いるのに好適な熱硬化性キャリアの例としては、ヒドロシリル化で形成される白金触媒シリコーン又は湿気硬化型シリコーンを含む熱硬化性重合体樹脂、ポリジメチルシロキサン、シアネートエステル、熱硬化性ポリウレタン、熱硬化性ポリウレタン−ウレア、熱硬化性ポリウレア、エポキシド／アミン、エポキシド／ヒドロキシル又はエポキシ／チオール構成成分から誘導された脂肪族エポキシ樹脂、アクリル性ネットワークポリマー、又はオキシム誘導熱硬化性樹脂が挙げられる。
【０３３６】
１つの態様において、本願で用いるのに好適な熱硬化性キャリアの例としては、ビニルシラン基及び任意によりヘテロ官能性基を含むケイ素含有分子又は巨大分子が挙げられ、該ヘテロ官能性基の例としては（メタ）アクリル基、エポキシ基、アリル基、テトラヒドロフルフリル基、及びイオン性塩成分が挙げられる。ケイ素含有熱硬化性キャリアの例としては、以下のものが挙げられる：メタクリロキシプロピル末端封止ポリジメチルシロキサン、メタクリロキシプロピルジメチルメトキシシラン、メタクリロキシプロピルトリス（ビニルジメチルシロキシ）シラン、４−（フェノキシフェニル）フェニルジメトキシシラン、アリルトリフェニルシラン、テトラキス（エポキシシクロヘキシル）エチル］テトラメチルシクロテトラシロキサン、（３−グリシドキシプロピル）へプタメチルシクロテトラシロキサン、及びモノビニル官能性ポリジメチルシロキサン（テトラヒドロフルフリルオキシプロピル末端化）。
【０３３７】
１つの態様において、本願で用いるのに好適な熱硬化性キャリアの例としては、イオン性塩を含有する分子又は巨大分子であって、（メタ）アクリレート結合、エポキシ結合、アリル結合、又はテトラヒドロフルフリル結合を含むものが挙げられる。そのような分子の例としては、ジルコニウム（ＩＶ）（メタ）アクリレート、ニッケル（ＩＩ）（メタ）アクリレート、及びアルミニウム（ＩＩＩ）（メタ）アクリレートが挙げられる。
【０３３８】
１つの態様において、本願で用いるのに好適な熱硬化性キャリアの例としては、ケイ素を含有する分子又は巨大分子であって、ビニルシラン（すなわちＳｉ−Ｃ＝Ｃ）基を含むものが挙げられる。そのような分子の例としては、以下のものが挙げられる：ジフェニルメチルシラン、ビニルジフェニルエトキシシラン、（５−ビシクロ［２.２.１］へプタ−２−エニル）ジメチルエトキシシラン、へプタメチルシクロテトラシロキサン、１，２−ビス（トリメチルシロキシ）シクロブテン、（ビシクロへプテニル）エチル末端封止ポリジメチルシロキサン、モノビニル−モノフェニル−モノヒドリド末端封止ポリジメチルシロキサン、ポリ（フェニルシルセスキオキサン）、１００％フェニル（トリメチルシロキサン末端化）、ビニル末端封止ポリジメチルシロキサン、１，３，５，７−テトラビニル−１，３，５，７−テトラメチルシクロテトラシロキサン、１，３，ｔ−トリビニル−１，３，５−トリメチルシクロトリシロキサン、及びテトラビニルシラン。
【０３３９】
１つの態様において、本願で用いるのに好適な熱硬化性キャリアの例としては、ケイ素を含有する分子又は巨大分子であって、シラン（すなわち水素化ケイ素）基を含むものが挙げられる。そのような分子の例としては、以下のものが挙げられる：ポリメチルヒドロシロキサン、１，３，５，７−テトラメチル−シクロテトラヒドロシロキサン、７−９％（メチルヒドロシロキサン）−ジメチルシロキサン共重合体、ヒドリド末端封止ポリジメチルシロキサン、（４５−５０％メチルヒドロシロキサン）、フェニルメチルシロキサン共重合体（ヒドリド末端化）、ジフェニルシラン、ヘキサフェニルジシラン、１，１，２，２−テトラフェニルジシラン、（メタクリロキシメチル）フェニルジメチルシラン、ｐ−フェニレン（ジメチルシラン）、４，４’−ビス（ジメチルシリル）ビフェニル、１，３，５−トリシラシクロヘキサン。［０００１４９］１つの態様において、本願で用いるのに好適な熱硬化性キャリアは、ヒドロシリル化反応と湿気硬化反応を行なうための触媒及び触媒ブレンドを含む。そのような触媒及び触媒ブレンドの例としては、白金−シクロビニルメチル−シロキサン複合体、０．１−５％シクロメチルビニルシロキサンが挙げられる。
【０３４０】
１つの態様において、本願で用いるのに好適な熱硬化性キャリアの例としては、キャリア相と他のセラミックスラリー構成成分とのブレンドの、粘度及びブレンド均一性／混合安定性を調節するのに好適な飽和シロキサン化合物が挙げられる。飽和シロキサン化合物は焼結工程で化学反応を生じてもよいが、キャリア相の硬化反応には参加しなくてもよい。代表的な飽和シロキサン化合物の例としては、以下のものが挙げられる：パーメチルシロキサン及びパーフェニルシロキサン、オクタフェニルシクロテトラシロキサン、オクタメチルシクロテトラシロキサン、ヘキサメチルシクロトリシロキサン、ヘキサフェニルシクロトリシロキサン、ジフェニルシロキサン ジメチルシロキサン共重合体。
【０３４１】
１つの態様において、本願で用いるのに好適な熱硬化性キャリアの例としては、ケイ素含有構成成分のシラザン類似体が挙げられ、これらのシラザン類似体は、焼結工程で化学反応を生じて窒化ケイ素とその類似体セラミックを形成し、また、キャリア相の硬化反応に参加してもよい。
【０３４２】
１つの態様において、キャリア相に存在するオリゴマー性又はポリマー性前駆体である構成成分の分子量は１００ｇ／ｍоｌ〜１，０００，０００ｇ／ｍоｌの範囲、より具体的には１００ｇ／ｍоｌ〜１００，０００ｇ／ｍоｌの範囲、より具体的には１３０ｇ／ｍоｌ〜１０，０００ｇ／ｍоｌの範囲であってよい。
【０３４３】
本明細書に記載される他の諸態様において、熱硬化性キャリアは、メルカプタン含有テルペン（たとえば、Ｄ−リモネン及び／又はＬ−リモネン、及び／又はこれらの誘導体又は類似体）及び／又はテルペノイドを含んでいてよい。テルペン又はテルペノイドから誘導される代表的なポリチオールの非限定的な例として、ジペンテンジメルカプタン、イソプレンジメルカプタン、ファルネセンジメルカプタン、ファルネセントリメルカプタン、ファルネセンテトラメルカプタン、ミルセンジメルカプタン、ミルセントリメルカプタン、ビサボレンジメルカプタン、ビサボレントリメルカプタン、リナロールジメルカプタン、テルピノレンジメルカプタン、テルピネンジメルカプタン、ゲラニオールジメルカプタン、シトラールジメルカプタン、レチノールジメルカプタン、レチノールトリメルカプタン、レチノールテトラメルカプタン、ベータ−カロテンポリメルカプタン、及びこれらの組み合わせが挙げられる。いくつかの態様においては、ポリチオールは、トリメチロールプロパントリチオール、ペンタエリスリチオールトリチオール、ペンタエリスリトールテトラチオール、イノシトール、ジチオール、トリチオール、テトラチオール、ペンタチオール、又はヘキサチオールから誘導される。
【０３４４】
本明細書に記載される更に別の諸態様においては、熱硬化性キャリアは、メルカプタンを含有する環式、多環式又は直鎖脂肪族のポリアルケン又はアルキンから得られる１種又は２種以上のポリチオール成分を含んでいてよい。これらの基から誘導される代表的なポリチオールの非限定的な例として、トリビニルシクロヘキセンジメルカプタン、トリビニルシクロヘキセントリメルカプタン、ジシクロペンタジエンジメルカプタン、ビニルシクロヘキセンジメルカプタン、トリアリルイソシアヌレートジメルカプタン、トリアリルイソシアヌレートトリメルカプタン、フェニルへプタ−１，３，５−トリインポリメルカプタン、２−ブチン−１，４−ジオールジメルカプタン、プロパルギルアルコールジメルカプタン、ジプロパルギルスルフィドポリメルカプタン、ジプロパルギルエーテルポリメルカプタン、プロパルギルアミンジメルカプタン、ジプロパルギルアミンポリメルカプタン、トリプロパルギルアミンポリメルカプタン、トリプロパルギルイソシアヌレートポリメルカプタン、及びトリプロパルギルシアヌレートポリメルカプタンが挙げられる。
【０３４５】
本明細書に記載される別の諸態様において、熱硬化性キャリアは、メルカプタンを含有する不飽和脂肪酸又は不飽和脂肪酸エステルから得られる１種又は２種以上のポリチオール成分を含んでいてよい。これらの基から誘導される代表的なポリチオールの非限定的な例として、アラキドン酸ジメルカプタン、アラキドン酸トリメルカプタン、アラキドン酸テトラメルカプタン、エレオステアリン酸ジメルカプタン、エレオステアリン酸トリメルカプタン、リノール酸ジメルカプタン、リノレン酸ジメルカプタン、リノレン酸トリメルカプタン、メルカプタン化亜麻仁油、メルカプタン化桐油、メルカプタン化大豆油、メルカプタン化落花生油、メルカプタン化クルミ油、メルカプタン化アボカド油、メルカプタン化ひまわり油、メルカプタン化とうもろこし油、及びメルカプタン化綿実油が挙げられる。
【０３４６】
本明細書に記載される諸態様において、熱硬化性キャリアは、１種又は２種以上のアルケン成分を含んでいてよい。その非限定的な例として、テルペン、テルペノイド、二量体化テルペン、二量体化テルペノイド、三量体化テルペン、三量体化テルペノイド、オリゴマー化テルペン、オリゴマー化テルペノイド、高分子化テルペン、高分子化テルペノイド、リモネン、Ｄ−リモネン、Ｌ−リモネン、ポリ（リモネン）（但し、繰り返し単位の数を表すｎが、２より大きく５００，０００より小さい）、ファルネセン、ミルセン、ビサボレン、リナロール、テルピノレン、テルピネン、ゲラニオール、シトラール、レチノール、ベータ−カロテン、トリアリルイソシアヌレート、１，２，４−トリビニルシクロヘキサン、ノルボルネン官能化ポリ（テルペン）オリゴマー、ノルボルネン官能化ポリジメチルシロキサン、ノルボルネン官能化ポリ（ブタジエン）、ノルボルネン官能化ポリイソプレンオリゴマー、ポリ（イソプレン）（但し、繰り返し単位の数を表すｎが、２以上で５００，０００より小さい）、ポリ（ブタジエン）（但し、繰り返し単位の数を表すｎが、２以上で５００，０００より小さい）、ジビニルエーテル、トリアリルアミン、ジアリルアミン、ジアリルビスフェノールＡ、シクロヘキサンジメタノールジアリルエーテル、ペンタエリスリトールテトラアリルエーテル、トリメチロールプロパントリアリルエーテル、２，４，６−トリアリルオキシ−１，３，５−トリアジン、イノシトールジアリルエーテル、イノシトールトリアリルエーテル、イノシトールテトラアリルエーテル、イノシトールペンタアリルエーテル、イノシトールヘキサアリルエーテル、イノシトールジビニルエーテル、イノシトールトリビニルエーテル、イノシトールテトラビニルエーテル、イノシトールペンタビニルエーテル、イノシトールヘキサビニルエーテル、トリアリルシトレート、トリビニルシトレート、１，５−シクロオクタジエン、１，３−シクロオクタジエン、１，４−シクロオクタジエン、１，３，６−シクロオクタトリエン、シクロヘキサンジアリルエーテル、シクロヘキサントリアリルエーテル、シクロヘキサンテトラアリルエーテル、シクロヘキサンペンタアリルエーテル、シクロヘキサンヘキサアリルエーテル、シクロヘキサンジビニルエーテル、シクロヘキサントリビニルエーテル、シクロヘキサンテトラビニルエーテル、シクロヘキサンペンタビニルエーテル、シクロヘキサンヘキサビニルエーテル、ジシクロペンタジエン、トリシクロデカンジメタノールジビニルエーテル、トリシクロデカンジメタノールジアリルエーテル、トリシクロデカンジメタノール、ノルボルネン末端封止ビシクロ［２.２.１］へプタ−２，５−ジエン、ノルボルネン官能化ポリアミドオリゴマー（但し、ポリアミド繰り返し単位の数を表すｎが、２以上で１００，０００より小さい）、アリルエーテル官能化ポリアミドオリゴマー（但し、ポリアミド繰り返し単位の数を表すｎが、２以上で１００，０００より小さい）、ビニルエーテル官能化ポリアミドオリゴマー（但し、ポリアミド繰り返し単位の数を表すｎが、２以上で１００，０００より小さい）、ノルボルネン官能化ポリジメチルシロキサン（但し、繰り返し単位の数���表すｎが、２以上で１００，０００より小さい）、アリルエーテル官能化ポリジメチルシロキサン（但し、繰り返し単位の数を表すｎが、２以上で１００，０００より小さい）、ビニルエーテル官能化ポリジメチルシロキサン（但し、繰り返し単位の数を表すｎが、２以上で１００，０００より小さい）、レゾルシノールジアリルエーテル、レゾルシノールジビニルエーテル、ジアリルアミン、トリアリルアミン、及びアリルアミンが挙げられる。
【０３４７】
本明細書に記載される諸態様において、熱硬化性キャリアは、また、１種又は２種以上のアクリレート又はメタクリレートを主体とする成分を含んでいてよい。その非限定的な例として、ネオペンチルグリコールジアクリレート、グリセロールジアクリレート、グリセロールトリアクリレート、エチレングリコールジアクリレート、テトラエチレングリコールジアクリレート、トリメチロールプロパントリアクリレート、トリス［２−（アクリロイルオキシ）エチル］イソシアヌレート、ペンタエリスリトールテトラアクリレート、ペンタエリスリトールトリアクリレート、エトキシル化トリメチロールプロパントリアクリレート、エトキシル化ペンタエリスリトールトリアクリレート、エトキシル化ペンタエリスリトールテトラアクリレート、ポリ（ジメチルシロキサン）ジアクリレート（但し、繰り返し単位の数を表すｎが、２以上で５００，０００より小さい）、ポリ（イソプレン）ジアクリレート（但し、繰り返し単位の数を表すｎが、２以上で５００，０００より小さい）、ポリ（ブタジエン−コ−ニトリル）ジアクリレート（但し、繰り返し単位の数を表すｎが、ブタジエンについては２以上で５００，０００より小さく、ニトリルについても２以上で５００，０００より小さい）、ポリエチレングリコールジアクリレート（但し、繰り返し単位の数を表すｎが、２より大きく５００，０００より小さい）、トリシクロデカンジメタノールジアクリレート、ビスフェノールＡジアクリレート、エトキシル化ビスフェノールＡジアクリレート（但し、繰り返し単位の数を表すｎが、２より大きく５００，０００より小さい）、及び上記成分のメタクリル化相当物が挙げられる。
【０３４８】
本明細書に記載される諸態様において、熱硬化性キャリアは、また、１種又は２種以上のエポキシを主体とする成分を含んでいてよい。その非限定的な例として、エポキシ化テルペン、エポキシ化テルペノイド、エポキシ化二量体化テルペン、エポキシ化二量体化テルペノイド、エポキシ化三量体化テルペン、エポキシ化三量体化テルペノイド、エポキシ化オリゴマー化テルペン、エポキシ化オリゴマー化テルペノイド、エポキシ化高分子化テルペン、エポキシ化高分子化テルペノイド、リモネンオキサイド、リモネンジオキサイド、ポリ（リモネンオキサイド）（但し、繰り返し単位の数を表すｎが、２以上で５００，０００より小さい）、ポリ（イソプレンオキサイド）−コ−ポリイソプレン共重合体（但し、繰り返し単位の数を表すｎが、２以上で５００，０００より小さい）、ポリ（ブタジエンオキサイド）−コ−ポリブタジエン共重合体（但し、繰り返し単位の数を表すｎが、２以上で５００，０００より小さい）、エポキシ化ファルネセン、エポキシ化ミルセン、エポキシ化ビサボレン、エポキシ化リナロール、エポキシ化テルピノレン、エポキシ化テルピネン、エポキシ化ゲラニオール、エポキシ化シトラール、エポキシ化レチノール、エポキシ化ベータ−カロテン、エポキシ化アラキドン酸、エポキシ化エレオステアリン酸、エポキシ化リノール酸、エポキシ化リノレン酸、エポキシ化亜麻仁油、エポキシ化桐油、エポキシ化大豆油、エポキシ化落花生油、エポキシ化クルミ油、エポキシ化アボカド油、エポキシ化ひまわり油、エポキシ化とうもろこし油、エポキシ化綿実油、エポキシ化ヤシ油、エポキシ化グリセロール（グリセロールジグリシジルエーテル及びグリセロールトリグリシジルエーテルを含む）、エポキシ化ソルビトール（ソルビトールジグリシジルエーテル、ソルビトールトリグリシジルエーテル、ソルビトールテトラグリシジルエーテル、ソルビトールペンタグリシジルエーテル及びソルビトールヘキサグリシジルエーテルを含む）、シクロヘキサンジメタノールジグリシジルエーテル、レゾルシノールジグリシジルエーテル、ビスフェノールＡジグリシジルエーテル、水素化ビスフェノールＡジグリシジルエーテル、ネオペンチルグリコールジグリシジルエーテル、エチレングリコールジグリシジルエーテル、１，４−ブタンジオールジグリシジルエーテル、テトラエチレングリコールジグリシジルエーテル、ポリジメチルシロキサンジグリシジルエーテル、エポキシ化ブタジエンオリゴマー、エポキシ化ブタジエン−コ−ポリニトリルオリゴマー、エポキシ化グレープフルーツメルカプタン、エトキシル化ビスフェノールＡジグリシジルエーテル（但し、繰り返し単位の数を表すｎが、２以上で５００，０００より小さい）、エトキシル化水素化ビスフェノールＡジグリシジルエーテル（但し、繰り返し単位の数を表すｎが、２以上で５００，０００より小さい）、及びエトキシル化シクロヘキサンジメタノールジグリシジルエーテル（但し、繰り返し単位の数を表すｎが、２以上で５００，０００より小さい）が挙げられる。
【０３４９】
本明細書に記載される一定の諸態様において、熱硬化性キャリアは、また、１種又は２種以上のアルキンを主体とする成分を含んでいてよい。その非限定的な例として、アセチレン、超臨界アセチレン、プロパルギルアルコール、２−ブチン−１，４−ジオール、フェニルへプタ−１，３，５−トリイン、ジプロパルギルスルフィド、ジプロパルギルエーテル、プロパルギルアミン、ジプロパルギルアミン、トリプロパルギルアミン、トリプロパルギルイソシアヌレート、トリプロパルギルシアヌレート、プロパルギルイノシトール、ジプロパルギルイノシトール、トリプロパルギルイノシトール、テトラプロパルギルイノシトール、ペンタプロパルギルイノシトール、ヘキサプロパルギルイノシトール、ジプロパルギルピペラジン、ジプロパルギルシトレート、トリプロパルギルシトレート、シクロヘキサンジメタノールプロパルギルエーテル、シクロヘキサンジメタノールジプロパルギルエーテル、キナ酸ラクトンプロパルギルエーテル、キナ酸ラクトンジプロパルギルエーテル、キナ酸ラクトントリプロパルギルエーテル、トリシクロデカンジメタノールプロパルギルエーテル、トリシクロデカンジメタノールジプロパルギルエーテル、ビスフェノールＡビス（プロパルギルエーテル）、水素化ビスフェノールＡビス（プロパルギルエーテル）、シクロヘキサンジプロパルギルエーテル、シクロヘキサントリプロパルギルエーテル、シクロヘキサンテトラプロパルギルエーテル、シクロヘキサンペンタプロパルギルエーテル、シクロヘキサンヘキサプロパルギルエーテル、プロパルギルレゾルシノール、及びジプロパルギルレゾルシノールが挙げられる。
【０３５０】
１つの態様において、熱硬化性キャリアは、また、アルコール成分、無水物成分、アミン成分、及び他の化学成分からなる群より選ばれる１種又は２種以上の成分を含んでいてよい。
【０３５１】
１つの態様において、熱硬化性キャリアは、また、ポリイソシアネート前駆体、ポリオール前駆体、又はポリアミン前駆体を含んでいてよい。ポリイソシアネート前駆体の例としては以下のものが挙げられる：ヘキサメチレンジイソシアネート、トリメチルヘキサメチレンジイソシアネート、ジシクロヘキシルメタンジイソシアネート、ｎ，ｎ−メチレンビス（イソシアネート）、フェニレンジイソシアネート、５０℃より高い融点を持つジイソシアネートモノマー、及び５０℃より低い融点を持つ液状ジイソシアネートモノマー。ポリオール前駆体及びポリアミン前駆体の例としては、本発明で述べるもの、及び以下のものが挙げられる：１，４−ブタンジオール、１，３−ブタンジオール、１，６−ヘキサンジオール、１，６−シクロヘキサンジメタノール、グリセロール、ペンタエリスリトール、及びトリエタノールアミン。熱硬化性ポリイソシアネート前駆体、熱硬化性ポリオール前駆体、及び熱硬化性ポリアミン前駆体は、ウレタン触媒又はウレア触媒を含んでもよく、これら触媒の例としては、ジルコニウム（ＩＶ）アセチルアセトナート、第一スズオクトアート、及び種々のアミン触媒（たとえばトリエチレンジアミン）が挙げられる。
【０３５２】
セラミックスラリー組成物におけるキャリア成分の量は様々な範囲から選択できる。１つの態様において、セラミックスラリー組成物に存在するキャリア成分の量は０〜約８０容量％の範囲、より好ましくは約８〜約６５容量％の範囲、より具体的には約１０〜約５５容量％の範囲、より好ましくは約１２〜約３０容量％の範囲である。
【０３５３】
１つの態様において、セラミックスラリー組成物は少なくとも１種の固体粒子成分を含む。固体粒子成分は様々な種類から選択できる。
【０３５４】
１つの態様において、セラミックスラリーブレンドにおける固体粒子成分について、その粒子サイズ分布（particle size distribution, ＰＳＤ）を様々な種類から選択でき、粒子サイズ分布の例としてはモノモーダルな粒子サイズ分布とマルチモーダルな粒子サイズ分布（たとえばバイモーダル、トリモーダル、テトラモーダル、ペンタモーダル及びヘキサモーダル）が挙げられる。粒子サイズ分布は任意の適切な技術（たとえば沈降法、動的光散乱法、又はレーザー回折法）で測定できる。
【０３５５】
１つの態様において、セラミックスラリーブレンドに含まれる固体粒子成分について、その粒子直径は約０．１ｎｍ〜約１０ｍｍの範囲、より具体的には約１ｎｍ〜約５ｍｍの範囲、より具体的には約５０ｎｍ〜約２ｍｍの範囲、より具体的には約１００ｎｍ〜約１，０００ミクロンの範囲、より具体的には約０．５ミクロン〜約１００ミクロンの範囲である。平均粒子直径は任意の適切な技術（たとえば透過型電子顕微鏡）で測定できる。
【０３５６】
１つの態様において、用いるセラミックスラリーにおける固体粒子サイズ分布は厳密に制御され、該分布が狭い場合から広い場合まで様々であってよい。単分散粒子ブレンドは、キャリア相とブレンドした後に射出した際に剪断増粘（shear thickening）を起こす可能性があり、加工性が乏しくなる可能性がある。加工性の低下に対処するために、粒径分布の広い複数種類の固体粒子を互いに混合して固体粒子混合物を形成することで、粒子充填理論により、粒子同士の隙間を適当なより小さい粒径の粒子で充填させることができる。たとえば、５ミクロンのアルミナ粒子と０．５ミクロンのアルミナ粒子とをブレンドすることでアルミナ粒子の固体部分を６０％にして、本明細書に開示されるセラミックスラリーに用いることができる。こうすることで、たとえば、粗い粒子約８０％に対して細かい粒子約２０％（すなわち粗い粒子と細かい粒子の比率を４：１、半径比率を１０：１とする）にすると、スラリー粘度が最小になり、最適化したバイモーダル粒径分布を用いる場合、粘度数値が２〜５減少することが期待できる。
【０３５７】
１つの態様において、本願に用いるセラミックスラリーブレンドに含まれる固体粒子成分が、セラミックスラリーの射出時の粘度が減少するように最適化されており、また同時に、中間成形体の焼結時のクリープ及び／又は中間成形体を用いて最終製品を形成する鋳造工程時のクリープが最小になるように最適化されている。最適化された粒子成分の例としては、粒子サイズが約０．５ミクロン、約１ミクロン、約１０ミクロン、約２０ミクロン、約５０ミクロン、又は約７０ミクロンであり、また、粒子のアスペクト比が球状からビーム状にわたる範囲（１：１〜１００：１）であるものが挙げられる。
【０３５８】
１つの態様において、本願に好適に用いられるセラミックスラリーブレンドに含まれる固体粒子成分は、アルミナ、ヒュームドシリカ、溶融シリカ、ケイ酸ジルコニウム、及びこれらの混合物からかなる群より選ばれる。
【０３５９】
いくつかの態様において、代表的な固体粒子成分はアルミナ、ヒュームドシリカ、溶融シリカ、アンヒュームドシリカ、又はケイ酸ジルコニウムの粒子であって、平均粒子サイズが約５ｍ２／ｇ〜約５００ｍ２／ｇの範囲にある。いくつかの態様において、ヒュームドシリカ添加剤は平均粒子サイズが約５０ｍ２／ｇ、約７５ｍ２／ｇ、約１００ｍ２／ｇ、約１２０ｍ２／ｇ、約１５０ｍ２／ｇ、約２００ｍ２／ｇ、約２５０ｍ２／ｇ、約３００ｍ２／ｇ、又は約３５０ｍ２／ｇである。
【０３６０】
いくつかの態様において、アルミナ、ヒュームドシリカ、溶融シリカ、アンヒュームドシリカ、又はケイ酸ジルコニウムの粒子は表面官能化されていてもよく、また、これら粒子の例としては、以下の市販品が挙げられる：Cabot 社の CAB-O-SIL TS-720、TS-610、TS-622、及び TS-530、並びに EVONIK 社の AEROSIL R8200、R106、R812S、R202、R208、R972、R974 及び R812S。たとえば、ビニルシラン、メルカプトシラン、アミノシラン及びメタクリロシランが０．０１〜１５モル％当量の量で添加される。使用に好適な市販品の具体例として、Evonik 社の Dynasylan MTMO、AMMO 及び VTMO、並びに Evonik 社の（メタ）アクリレートシランが挙げられる。
【０３６１】
１つの態様において、セラミックスラリーにおける固体粒子成分の量は、約４０〜約９０容量％の範囲、より具体的には約５０〜約８０容量％の範囲、より具体的には約５１〜約６６容量％の範囲である。
【０３６２】
１つの態様において、セラミックスラリー組成物は１種又は２種以上の気孔増加用成分を含む。
【０３６３】
１つの具体的な態様において、気孔増加用成分をセラミックスラリーに加えてもよく、これにより、セラミックコアの内部多孔性を増加し、気孔サイズ分布を調節し、及びセラミックコア内部からの外部焼結炉雰囲気へのアクセスを促進し、また、最終的な焼結コアの機械強度を調節できる。セラミックスラリーに使用するのに好適な気孔増加用成分の例としては、融点が約５０℃〜約２００℃の範囲、より具体的には約−２０℃〜約１５０℃の範囲、より具体的には約−１０℃〜約１２０℃の範囲であり、且つ、沸点が約７０℃〜約３００℃の範囲、より具体的には約１００℃〜約２５０℃の範囲、より具体的には約１２０℃〜約２００℃の範囲である有機固体が挙げられる。セラミックスラリーに使用するのに好適な気孔増加用成分の例としては、融点が約−５０℃〜約２００℃の範囲、より具体的には約−２０℃〜約１５０℃の範囲、より具体的には約−１０℃〜約１２０℃の範囲であり、且つ、沸点が約７０℃〜約４５０℃の範囲、より具体的には約１００℃〜約４００℃の範囲、より具体的には約１２０℃〜約３７５℃の範囲、より具体的には約２００℃〜約３７５℃の範囲、より具体的には約２５０℃〜約３７５℃の範囲である有機固体が挙げられる。更に、気孔増加用成分は、コア焼結加工中に温度上昇につれて徐々に揮発又は燃焼することが好ましく、また、複数の気孔増加用成分をセラミックスラリー組成物に加えてもよく、それにより、焼結加熱速度とサイクル条件（cycling conditions）を制御することによって温度上昇に伴うセラミックコア成分の質量減少が直線性に近づくように調節できる。
【０３６４】
１つの具体的な態様において、セラミックスラリーに用いるのに好適な気孔増加用成分の例としては以下のものが挙げられるが、これらに限定されない：シクロヘキサン、シクロヘプタン、シクロオクタン、シクロノナン、シクロデカン、シクロウンデカン、シクロドデカン、オクタメチルシクロテトラシロキサン、ヘキサメチルシクロトリシロキサン、デカメチルシクロペンタシロキサン、ドデカメチルシクロヘキサシロキサン、ヘキサメチルジシロキサン、オクタメチルトリシロキサン、デカメチルテトラシロキサン、ドデカメチルペンタシロキサン、テトラデカメチルヘキサシロキサン、ポリジメチルシロキサン（ｎ＝２〜２０）、１，６−ヘキサンジオール、１−ヘキサノール、２−ヘキサノール、３−ヘキサノール、デカン、ウンデカン、ドデカン、ベンゼン、トルエン、о−キシレン、ｍ−キシレン、ｐ−キシレン、エチルベンゼン、フェノール、о−クレゾール、ｍ−クレゾール、ｐ−クレゾール、クロロベンゼン、１，２−ジクロロベンゼン、１，３−ジクロロベンゼン、１，４−ジクロロベンゼン、ナフタレン、１−ナフトール、２−ナフトール、ビフェニル、及び分子量が７０ｇ／ｍоｌから７００ｇ／ｍоｌの範囲にある他の有機化合物。
【０３６５】
１つの具体的な態様において、セラミックスラリーに添加することのできる気孔増加用成分の量は約１〜約３０容量％の範囲、より具体的には約５〜約２５容量％の範囲、より具体的には約１０〜約２０容量％の範囲、より具体的には約１２〜約１８容量％の範囲である。
【０３６６】
１つの態様において、セラミックスラリー組成物は１種又は２種以上の添加剤を含む。添加剤は好適なものであればいずれでもよく、例としては有機添加剤と無機添加剤が挙げられる。
【０３６７】
１つの態様において、セラミックスラリーブレンドはアルカリ元素、アルカリ土類元素、酸化マグネシウム、酸化カルシウム、ステアリン酸カルシウム、又はステアリン酸マグネシウムを含む。
【０３６８】
１つの態様において、セラミックスラリーブレンドはアルカリ元素、アルカリ土類元素、及び界面活性剤からなる群より選ばれるセラミックスラリー添加剤を含み、該界面活性剤はスラリーブレンド中の固体セラミック粒子を混合工程中に包み込むものである。該界面活性剤の例としては、ステアリン酸、酸化マグネシウム、酸化カルシウム、ステアリン酸カルシウム、及びステアリン酸マグネシウムが挙げられる。セラミックスラリー組成物中のセラミックスラリー添加剤の量は約１０〜約１０，０００ｐｐｍの範囲内であり、より具体的には約５０〜約５，０００ｐｐｍの範囲内であり、より具体的には約１００〜約１，０００ｐｐｍの範囲内であり、より具体的には約１００〜約５００ｐｐｍの範囲内である。
【０３６９】
１つの具体的な態様において、１種又は２種以上のセラミックスラリー添加剤の量は約１００ｐｐｍ、約１５０ｐｐｍ、約２００ｐｐｍ、約２５０ｐｐｍ、約３００ｐｐｍ、約３５０ｐｐｍ、約４００ｐｐｍ、約４５０ｐｐｍ、又は約５００ｐｐｍである。他の１つの具体的な態様において、１種又は２種以上のセラミックスラリー添加剤の量は約１５０〜約４５０ｐｐｍ、約２００〜約４００ｐｐｍ、又は約２００〜約３００ｐｐｍである。
【０３７０】
一定の諸態様において、本願で用いるのに好適なセラミックスラリーは、可溶性モールド又はモールドアセンブリーの使用を含む製造工程での使用を通じて、インベストメント鋳造法における製造工程数を減らすことができるユニークな能力を示すものであり、該可溶性モールド又はモールドアセンブリーは優れた射出工程性能とユニークな分解性能（たとえば射出成形アセンブリーの癒着防止性の向上）を提供するものであり、これにより、間接的又は直接的製造方法を用いて新規な成形体の製造を可能にする。
【０３７１】
セラミックスラリーの物理特性は様々の特性から選択できる。１つの態様において、セラミックスラリーは、セラミックコア形成のために用いられる従来のスラリーに比べて、低減された粘度を有し、それにより、セラミックコア形成工程の圧力・温度条件を低減でき、また、製造のためのエネルギーコストを低減できる。セラミックスラリー組成物の粘度は任意の適切な方法（たとえば浸漬プローブ粘度計）で測定できる。
【０３７２】
一定の諸態様において、本願で用いるのに好適なセラミックスラリーは、現在用いられているキャリア組成物に比べてセラミックスラリーキャリア相の組成範囲を広くすることによって特徴付けられ、それにより、環境問題上及びコスト上の利点を製造業者に提供できる。
【０３７３】
他の諸態様において、本願で用いるのに好適なセラミックスラリーは、本明細書に開示されるインベストメント鋳造法に用いられるグリーン状態セラミックコアと焼結セラミックコアの周囲温度での機械的強度を向上するものであり、それにより、工程の効率化、製造工程数の減少、及び収率改善を製造業者に提供できる。
【０３７４】
図５は本明細書に開示される焼結されたセラミックコアの１つの態様を示すものであり、セラミックコアはインベストメント鋳造法で用いるのに好適な３次元的特徴要素（three dimensional feature）を含んでおり、セラミックコアは、付加的に製造された可溶性インナーモールドと機械加工されたアウターシェルを含むモールドアセンブリーにセラミックスラリーを射出成形することにより形成されたものである。
【０３７５】
図１３は本明細書に開示される鋳造コアの１つの態様を示すものである。１つ又は２つ以上の鋳造コアは、内部空洞、内部通路、及び内部の複雑な特徴要素（internal complex feature）の一部又は全部並びに最終的なブレード（１３Ｂ）に存在する外部特徴要素（external feature）の一部を鋳造工程で形成する。コアは、特徴要素の反転形状を規定するものであり、その非限定的な例としては以下のものが挙げられる：乱気流発生リブ（１３Ｃ）、乱気流発生ピン（１３Ｄ）、交差孔（１３Ｅ）、後縁チャンネル（trail edge channel）（１３Ｆ）、チップ孔（１３Ｇ）、入口（１３Ｈ）、蛇行通路（１３Ｊ）、単独空洞（１３Ｋ）、及び衝突孔（１３Ｌ）。鋳造コアはまた、外部特徴要素の一部も形成し、その外部特徴要素の非限定的な例としてはスクイーラー リム（squealer rim）（１３Ｍ）が挙げられる。
【０３７６】
ＶＩ.  最終成形体の製造方法
本明細書において、最終成形体（たとえばタービンブレードのような鋳造金属部品）の製造方法、具体的には、本明細書に開示されるセラミックコアを用いて最終製品を製造すること、より具体的には、本明細書に開示されるモールド又は射出成形アセンブリーを用いて製造されたセラミックコアを用いて最終製品を製造することが開示される。
【０３７７】
１つの態様において、最終成形体（たとえばタービンブレード）の製造方法が開示され、この製造方法は、（ｉ）本明細書に開示されるセラミックコアを提供し；（ｉｉ）単数又は複数の好適な材料を提供し；そして（ｉｉｉ）該セラミックコアを用い、好適な技術を用いて該好適な材料から成形体を形成することを含む。１つの具体的な態様において、本明細書に開示されるモールド又はインナーモールドを用いてセラミックコアを製造し、より具体的には、以下の特徴のうちの１つ又は２つ以上を有するモールドを用いて製造される：可溶性である、付加的に製造される、及びモノリシックである。
【０３７８】
１つの具体的な態様において、ターボ機械部品の製造方法が開示され、該方法は、（ｉ）ターボ機械部品の外面形状を規定するモールドを提供し、但し該モールドはターボ機械部品の内部形状を規定するセラミックコアを含み；（ｉｉ）モールドとコアとの間に溶融金属を導入し；そして（ｉｉｉ）コアを除去する、ことを含む。１つの具体的な態様において、セラミックコアは本明細書に開示されるセラミックコアであり、より具体的には、本明細書に開示される方法で製造されたセラミックコアである。
【０３７９】
１つの態様において、タービンブレードの製造又は鋳造方法が開示され、該方法は、（ｉ）タービンブレードの外面形状を規定するモールドを提供し、但し該モールドはタービンブレードの内部形状を規定するセラミックコアを含み；（ｉｉ）モールドとコアとの間に溶融金属を導入し；そして（ｉｉｉ）コアを除去する、ことを含む。１つの具体的な態様において、セラミックコアは本明細書に開示されるセラミックコアであり、より具体的には、本明細書に開示される方法で製造されたセラミックコアである。
【０３８０】
１つの具体的な態様において、本願の方法が複数回反復される。他の１つの態様において、本願の方法は２個以上のタービンフォイルを同時に製造するために好適である。
【０３８１】
１つの具体的な態様において、本明細書に開示される方法によると、中子ずれ（core shift）の量を約１５０ミクロン減少でき、より具体的には、約１０ミクロン、約２５ミクロン、約５０ミクロン、約７５ミクロン、約１００ミクロン、約１２５ミクロン、又は約１５０ミクロン減少できる。
【０３８２】
他の１つの具体的な態様において、射出成形アセンブリーを用いると、中子ずれの量を約５０％減少でき、より具体的には、約１０％、約２０％、約３０％、約４０％、又は約５０％減少できる。
【０３８３】
ＶＩＩ.  最終成形体
１つの態様において、最終成形体が開示され、最終成形体の例としては鋳造ターボ機械部品が挙げられるが、これに限定されない。１つの具体的な態様において、最終成形体は内燃機関に使用するためのターボ機械部品であり、より具体的には、航空宇宙産業やエネルギー産業で用いられるガスタービンエンジンである。
【０３８４】
１つの態様において、最終成形体は、インベストメント鋳造法を用いる方法で形成された鋳造ターボ機械部品（たとえばタービンブレード）であり、該インベストメント鋳造法はセラミックコアを用いて行なわれるものであり、該セラミックコアは可溶性モールド又はモールドアセンブリー、特に可溶性の内部セクション又は内部構成要素を有する可溶性モールドを用いて形成されるセラミックコアである。１つの具体的な態様において、鋳造ターボ機械部品（たとえばタービンブレード）は１つ又は２つ以上の本明細書に開示される冷却特徴要素を含む。
【０３８５】
１つの具体的な態様において、最終製造品は、本明細書に開示されるセラミックコアから製造された鋳造ターボ機械部品（たとえばタービンブレード）である。１つの態様において、鋳造ターボ機械部品は本明細書に開示されるセラミックコアを用いて製造された鋳造ターボ機械部品であり、より具体的には、本明細書に開示される射出成形アセンブリーと射出成形方法を用いて製造された鋳造ターボ機械部品である。
【０３８６】
一定の諸態様において、最終成形品は、従来の鋳造ターボ機械部品に比べて改善された工学的性能により特徴付けられる鋳造ターボ機械部品（たとえばタービンブレード）である。
【０３８７】
一定の諸態様において、この改善された工学的性能により、鋳造ターボ機械部品（たとえばタービンブレード）が１つ又は２つ以上の望ましい特性を有し、該望ましい特性の例としては以下のものが挙げられる：従来の鋳造ターボ機械部品（たとえばタービンブレード）に比べて、増加した耐久性、低減されたメンテナンス コスト、進歩した冷却能力、改善された機械的性能、改善された局所的構造特性、改善された振動挙動、空気力学的設計の全体的自由度の増加、及びこれらの組み合わせ。
【０３８８】
１つの具体的な態様において、本明細書に開示される最終成形体（たとえばタービンブレード）は、以下の非限定的な特徴の１つ又は２つ以上を有する鋳造ターボ機械部品である：（１）空気力学的な外面形状、（２）繊細な内部特徴要素（fine internal feature）（たとえば中空チャンネル、内部空洞中への突起など）、（３）内部チャンネル又は蛇行通路、任意により内部チャンネル同士を接続する衝突孔、そして（４）内部乱気流発生特徴要素（internal turbulating feature）。これらのデザイン及び／又は特徴要素は、正常な運転条件下で成形体を内部から又は外部から冷却するためのものである（たとえばフィルム冷却）。
【０３８９】
１つの具体的な態様において、最終成形体は、高温・高圧・高負荷及び／又は高振動環境下（たとえばターボ機械用途で遭遇する環境下）での使用に好適な鋳造ターボ機械部品（たとえばタービンブレード）である。高温環境は成形体の材料の軟化点又は融点に近いかそれを超えてもよい。１つの具体的な態様において、高温環境は約１，３００℃より高く、約１，４００℃より高く、約１，５００℃より高く、約１，６００℃より高く、約１，７００℃より高く、約１，８００℃より高く、約１，９００℃より高く、約２，０００℃より高く、約２，１００℃より高く、約２，２００℃より高く、又は約２３００℃より高い。
【０３９０】
１つの態様において、最終成形体の例としては以下のものが挙げられるが、これらに限定されない：単結晶ニッケル及び／又はチタンベース超合金製のガスタービンエアフォイル、コンプレッサーエアフォイル、タービンエアフォイル、高圧コンプレッサーブレード、低圧コンプレッサーブレード、高圧タービンブレード、低圧タービンブレード、タービンベーンのセグメント、タービンベーン、ノズルガイドベーン、タービンシュラウド、タービン付属ギアボックス部品、ジェットエンジン部品、モールド、又は鋳造品とセラミックコア、以下のものを製造するためのダイ及びモールド：単結晶ニッケル及び／又はチタンベース超合金製のガスタービンエアフォイル、コンプレッサーエアフォイル、タービンエアフォイル、高圧コンプレッサーブレード、低圧コンプレッサーブレード、高圧タービンブレード、低圧タービンブレード、タービンベーンのセグメント、タービンベーン、ノズルガイドベーン、タービンシュラウド、タービン付属ギアボックス部品、ジェットエンジン部品、モールド、及び現在の材料及び／又は現在の方法では製造できない鋳造品。１つの具体的な態様において、最終成形体は、従来技術では達成不可能な形状のデザイン及び／又は特徴要素を含む。
【０３９１】
１つの態様において、最終成形体は鋳造ターボ機械部品（たとえばタービンブレード）であって、以下の材料からなる群より選ばれる１種又は２種以上から製造されるものである：ステンレススチール、ニッケル、クロム、アルミニウム、モリブデン、タングステン、ニオブ、タンタル、コバルト、チタン超合金、単結晶超合金、金属間超合金（intermetallic superalloy）、セラミックモールド、セラミックオーバーモールド、セラミックコア、鋳造セラミックス、又はレイアップ法で製造された製品（lay-up product）（たとえばセラミックスマトリックス複合体（ＣＭＣ）部品）。
【０３９２】
１つの態様において、最終成形体は金属部品を含む鋳造ターボ機械部品（たとえばタービンブレード）であって、該金属は以下のものからなる群より選ばれる：ターボ機械用途（たとえばロケットエンジン部品、ジェットエンジン部品及び産業用ガスタービン部品）に用いるための、ニッケルベース単結晶超合金、反応性金属合金、一方向凝固超合金、及び等軸結晶超合金。
【０３９３】
１つの態様において、最終成形体は鋳造ターボ機械部品（たとえばガスタービンブレード）であって、該ターボ機械部品を内蔵する内燃機関（たとえばガスタービンエンジン）の効率を増加するものである。
【０３９４】
１つの具体的な態様において、最終成形体はターボ機械部品（たとえばガスタービンブレード）であって、該ターボ機械部品を内蔵する内燃機関（たとえばガスタービンエンジン）の熱効率及び／又は燃料効率を増加するものである。１つの態様において、熱効率及び／又は燃料効率を約５％以上、約１０％以上、約１５％以上、約２０％以上、又は約２５％以上増加する。
【０３９５】
１つの態様において、最終成形体はターボ機械部品（たとえばガスタービンブレード）であって、該ターボ機械部品を内蔵する内燃機関（たとえばガスタービンエンジン）の効率を増加するものであり、それにより燃料消費の低減につながり、燃料消費の低減率が１％までにおよび、より具体的には約０．１％以上、約０．２％以上、約０．３％以上、約０．４％以上、約０．５％以上、約０．６％以上、約０．７％以上、約０．８％以上、約０．９％以上、又は約１％以上である。
【０３９６】
他の１つの態様において、最終成形体は、従来のターボ機械部品に比べて改善された耐久性を有することにより特徴付けられるターボ機械部品（たとえばガスタービンブレード）である。１つの具体的な態様において、耐久性の改善は、取り外し前の時間（０〜１００サイクル）で、約０％〜約５％の間、又は約１％〜約５％の間、又はより具体的には約１％以上、約２％以上、約３％以上、約４％以上、又は約５％以上である。他の１つの態様において、サイクルの増加は約１サイクル〜約１００サイクルの間、又はより具体的には約１０サイクル〜約９０サイクルの間、約２０サイクル〜約８０サイクルの間、約３０サイクル〜約７０サイクルの間、約４０サイクル〜約６０サイクルの間、又は約５０サイクルである。
【０３９７】
１つの具体的な態様において、最終成形体は、従来の内燃機関（たとえばガスタービンエンジン）において可能であったものよりも高温のタービン入口温度（ＴＩＴ）を可能にするターボ機械部品（たとえばガスタービンブレード）である。１つの態様において、ＴＩＴの増加は、熱効率、パワー出力又はその両方と関連付けられる。１つの具体的な態様において、本明細書に開示されるターボ機械部品（たとえばガスタービンブレード）は、従来のターボ機械部品の場合と同じか又は類似の量の冷却空気を用いてＴＩＴの増加を可能にする。
【０３９８】
１つの態様において、タービン入口温度が約０．５％、約１％、約２％、約３％、約４％、約５％、約１０％、約１５％、約２０％、又は約２５％増加する。１つの具体的な態様において、タービン入口温度の増加率が約０．５％〜約１０％の間、約１％〜約５％の間、又は約２％〜約３％の間である。他の１つの具体的な態様において、タービン入口温度の増加率が約１％より高く、約２％より高く、約３％より高く、約４％より高く、又は約５％より高い。
【０３９９】
他の１つの態様において、タービン入口温度が約１０℃〜３００℃高く、たとえば、約１００℃〜２５０℃高く、より具体的には約１０℃高く、約１００℃高く、約１５０℃高く、約２００℃高く、約２５０℃高く、又は約３００℃高い。１つの具体的な態様において、タービン入口温度の増加分が約１０℃と約５０℃の間であり、たとえば、約１５℃と約４５℃の間、約２０℃と約４０℃の間、又は約３０℃である。
【０４００】
１つの具体的な態様において、タービン入口温度が約１，０００℃より高く、約１，５００℃より高く、約１，５５０℃より高く、約１，６００℃より高く、約１，６５０℃より高く、約１，７００℃より高く、約１，７５０℃より高く、約１，８００℃より高く、約１，８５０℃より高く、又は約１，９００℃以上である。
【０４０１】
１つの態様において、最終成形体はタービンブレード又はタービンノズルである。
【０４０２】
１つの具体的な態様において、最終成形体はタービンブレードである。タービンブレードは、回転ローターに軸方向に沿って配置取り付けされた１つ又は２つ以上の段に配列され、燃焼から生じる高温ガスによる運動量移行と圧力によってローターを回転させるのものでよい。１つの具体的な態様において、タービンブレードは、以下の材料からなる群より選ばれる１種又は２種以上を含んでよい：ステンレススチール、ニッケル、クロム、アルミニウム、モリブデン、タングステン、ニオブ、タンタル、コバルト、チタン超合金、単結晶超合金、金属間超合金（intermetallic superalloy）、セラミックモールド、セラミックオーバーモールド、セラミックコア、鋳造セラミックス、又はレイアップ法で製造された製品（lay-up product）（たとえばセラミックスマトリックス複合体（ＣＭＣ）部品）。
【０４０３】
図３は典型的なタービンブレードを示す。タービンブレードは、プラットフォーム（３Ｂ）を介してシャンク（３Ｃ）に接続されているエアフォイル（３Ａ）を含む。入口（３Ｄ）は、内部通路に冷却空気を供給する（内部通路は図４で更に詳細を示す）。内部通路は種々の出口に通じており、出口の例は以下のものを含むが、これらに限定されない：フィルム冷却孔（３Ｅ）、後縁チャンネル（３Ｆ）、チップ孔（３Ｇ）。スクイーラー リム（３Ｎ）が存在してもよく、存在しなくてもよいが、これはブレードとそれに対応するフローパス壁（flow path wall）との間の封止界面である。エアフォイル上の部位は以下のように定義される：チップ（３Ｈ）はブレードの放射状最外縁端部である；元部（root）（３Ｉ）はプラットフォームの放射状外部に接する位置にあるエアフォイルの部分である；前縁（３Ｊ）はエアフォイルの空気力学的な最先端部である；後縁（３Ｋ）はエアフォイルの空気力学的な最後端部である；圧力側（３Ｌ）はエアフォイルの凹形外壁である；そして、吸込み側（３Ｍ）はエアフォイルの凸形外壁である。
【０４０４】
図４は典型的なタービンブレードの中に存在する種々の内部特徴要素を示す。入口（３Ｄ）は内部冷却通路に冷却空気を供給する。これらの通路は、蛇行通路（４Ａ）又は元部からチップに延びる単独空洞（４Ｂ）のいずれの形でもよい。空洞は複数の内部壁（４Ｃ）により隔てられている。後縁チャンネル（４Ｄ）はこれらの通路からの供給を受ける。乱気流発生ピン（４Ｅ）は空洞中の突起であり、空洞の全体にわたり延びていてもよく、そうでなくてもよい。乱気流発生リブ（４Ｆ）は空洞中への部分的突起であり、壁の一部又は全体にわたり延びている。交差孔（４Ｇ）又は衝突孔（４Ｈ）は空洞同士を接続する。
【０４０５】
本明細書に開示されるタービンブレードは、凹形の圧力側壁と凸形の吸込み側壁からなるエアフォイルセクションを含み、該圧力側壁と吸込み側壁は前縁と後縁とで接続され、前縁と後縁は複数の内部冷却通路と空洞を含む。これらの空洞は、ブレードの放射状最内縁端部であるシャンク（これはエアフォイルの放射状最内縁端部である元部を貫通する）にある入口通路を通じて冷却空気を供給される。タービンブレードの放射状最外縁端部にはチップが位置する。
【０４０６】
１つの態様において、最終成形体は、従来の手段で製造されたガスタービンブレードに比べて増加した平均ブレード冷却効果（average blade cooling effectiveness）（φ）を示すガスタービンブレードである。平均ブレード冷却効果が増加することによりガスタービン運転者がＴＩＴを増加でき、これによって、ブレードの寿命を損なわずに系の熱効率が増加する。１つの具体的な態様において、平均ブレード冷却効果（φ）の増加率は約５％以上、約１０％以上、約１５％以上、約２０％以上、又は約２５％以上である。他の１つの具体的な態様において、平均ブレード冷却効果（φ）は約０．４φより大きく、約０．４５φより大きく、約０．５φより大きく、約０．５５φより大きく、約６φより大きく、約０．６５φより大きく、約０．７５φより大きく、約．８φより大きく、約０．８５φより大きく、約．９φより大きく、約０．９５φより大きく、又は約１φより大きく、これらの評価温度は約１，４００℃〜約２，０００℃の間であり、より具体的には約１，４００℃、約１，５００℃、約１，６００℃、約１，７００℃、約１，８００℃、約１，９００℃、又は約２，０００℃である。
【０４０７】
１つの態様において、平均ブレード冷却効果は約０．４φより大きく、約０．４２φより大きく、約０．４６φより大きく、約０．４８φより大きく、約０．５０φより大きく、約０．５２φより大きく、約０．５４φより大きく、約０．５６φより大きく、約０．５８φより大きく、約０．６０φより大きく、約０．６２φより大きく、約０．６４φより大きく、約０．６６φより大きく、約０．６８φより大きく、約０．７０φより大きく、約０．７２φより大きく、約０．７４φより大きく、約０．７８φより大きく、又は約８．０φより大きく、これらの評価温度は約１，４００℃と約２，０００℃の間であり、より具体的には約１，４００℃、約１，５００℃、約１，６００℃、約１，７００℃、約１，８００℃、約１，９００℃、又は約２，０００℃である。
【０４０８】
他の１つの具体的な態様において、最終成形体は、従来の方法で製造されたガスタービンブレードの場合よりも低いエアフォイル温度を示すガスタービンブレードである。１つの態様において、エアフォイル温度の減少率は約５％以上であり、約１０％以上であり、約１５％以上であり、約２０％以上であり、又は約２５％以上である。
【０４０９】
他の１つの具体的な態様において、最終成形体は、熱伝達冷却効果において約０．１％〜約１５％の増加率を示すガスタービンブレードであって、より具体的には、熱伝達冷却効果において示される増加率は、約１％〜約１５％の範囲、約５％〜約１５％の範囲、より具体的には約０．１％以上、約１％以上、約３％以上、約５％以上、約８％以上、約１０％以上、約１２％以上、又は約１５％以上である。
【０４１０】
更に他の１つの具体的な態様において、最終成形体は、従来の方法で製造されたガスタービンブレード又はガスタービンの場合よりも長い有効寿命を有するガスタービンブレードである。１つの具体的な態様において、有効寿命の増加率は約５％以上、約１０％以上、約１５％以上、約２０％以上、又は約２５％以上である。１つの態様において、ブレード故障までの合計時間の改善率は約５０％、より具体的には約２０％、より具体的には約１０％、より具体的には約３％である。
【０４１１】
１つの態様において、タービンブレードの故障が発生するまでの時間は３，５００時間以上、約３，７５０時間以上、約４，０００時間以上、約４，２５０時間以上、約４，５００時間以上、約４，７５０時間以上、約５，０００時間以上、約５，２５０時間以上、約５，５００時間以上、約５，７５０時間以上、約６，０００時間以上、約６，２５０時間以上、約６，５００時間以上、約６，７５０時間以上、約７，０００時間以上、約７，２５０時間以上、約７，５００時間以上、約７，７５０時間以上、又は約８，０００時間以上である。
【０４１２】
１つの態様において、最終成形体は、構造的特徴要素、冷却特徴要素及びそれらの組み合わせより選ばれる１種又は２種以上の特徴要素を含むタービンブレードである。
【０４１３】
一定の諸態様において、ガスタービンブレードは１つ又は２つ以上の冷却特徴要素を含み、該冷却特徴要素により、ブレードが、ブレードの材料の最高許容温度を超えることができ、具体的には、ブレードが露出される最高温度に耐えることができる。この差分温度（differential temperature）は様々であり得る。一定の諸態様において、この差分温度は約４００℃と約６００℃の間、約５００℃と約７００℃の間、又は約６００℃と約８００℃の間である。１つの具体的な態様において、この差分温度は、ガスタービンブレードの製造に用いる単結晶合金の最高許容温度とガスタービンエンジンの最高可能燃料組成物温度との差を表す。
【０４１４】
冷却特徴要素は、以下のものから選ばれるメカニズムによってタービンブレードに冷却空気を供給する：対流冷却（convected cooling）、増大された対流冷却（augmented convected cooling）、衝突（非フィルム）冷却、複数パス冷却（multipass cooling）（たとえば２パス、３パス）、フィルム／クロスフロー衝突冷却、蒸散冷却（transpiration cooling）及びこれらの組み合わせ。
【０４１５】
１つの具体的な態様において、１つ又は２つ以上の冷却特徴要素が以下のものからなる群より選ばれる：空洞、複雑な内部特徴要素、フローチャンネル、貯蔵所、入口、出口、階層的メッシュ、壁、他の構造体、及びこれらの組み合わせ。これらの特徴要素は、約１ｎｍ〜約１０ｍサイズの特徴要素を有する中間成形体（セラミックモールド）を用いて形成され、より具体的には該中間成形体の特徴要素のサイズは約５００ｎｍ〜約１ｍであり、より具体的には約１ミクロン〜約１ｃｍであり、より具体的には約５ミクロン〜約５００ミクロンであり、より具体的には約１０ミクロン〜約４００ミクロンであり、又はこれら具体的なサイズのいかなる組み合わせでもよい。
【０４１６】
１つの態様において、タービンブレードは１つ又は２つ以上の冷却特徴要素を含み、該冷却特徴要素のサイズのオーダーが１ｎｍ〜約１０ｍであり、より具体的には約５００ｎｍ〜約１ｍであり、より具体的には約１ミクロン〜約１ｃｍであり、より具体的には約５ミクロン〜約５００ミクロンであり、より具体的には約１０ミクロン〜約４００ミクロンであり、又はこれら具体的サイズのいかなる組み合わせでもよい。１つの具体的な態様において、１つ又は２つ以上の冷却特徴要素のサイズは約４００ミクロン以下のオーダーである。
【０４１７】
１つの具体的な態様において、１つ又は２つ以上の冷却特徴要素は内部冷却特徴要素、外部冷却特徴要素、又はそれらの組み合わせである。１つ又は２つ以上の冷却特徴要素はガスタービンブレードの１つ又は２つ以上の部分に位置していてよく、そして、温度、温度分布、又はそれらの両方に影響を与えてよい。１つの具体的な態様において、１つ又は２つ以上の冷却特徴要素は後縁、翼弦中央部（mid-chord section）、又は前縁に位置していてよい。
【０４１８】
１つの態様において、最終成形体は１つ又は２つ以上の内部冷却特徴要素を含むガスタービンブレードである。内部冷却においては、コンプレッサーから少量の空気が抽出（bled；抽気）されて、ガスタービンブレードに注入される。冷却空気は、サイクル性能を犠牲にしてエンジンコンプレッサーから供給されるのであり、したがって、本明細書に開示される内部冷却特徴要素は、要求される冷却空気流を最低限に抑えて必要な冷却を提供するものである。１つの具体的な態様において、要求される冷却流は全流量の約５％未満、約４％未満、約３％未満、約２％未満、又は約１％未満である。特定の諸態様において、内部冷却特徴要素は、熱伝達係数を約１％、約３％、約５％、約８％、約１０％、約１２％、約１５％、約１８％、又は約２０％前後、増加しつつも、通路における冷却流体の圧力損失を顕著に増やすことがない。
【０４１９】
１つの具体的な態様において、ガスタービンブレードは１つ又は２つ以上の冷却通路、冷却チャンネル、又は冷却空洞を含む。冷却空気は内部冷却通路と空洞を通過して流れ、内部対流冷却によりエアフォイルのボディーを冷却する。内部空洞と通路は、交差孔又は衝突孔により相互に接続されていてもよい。
【０４２０】
１つの具体的な態様において、タービンブレードは複数の冷却チャンネルを含み、複数とはすなわち、２つ又は３つ以上、３つ又は４つ以上、４つ又は５つ以上、５つ又は６つ以上、６つ又は７つ以上、７つ又は８つ以上、８つ又は９つ以上、９つ又は１０以上、１０又は１１以上である。１つ又は２つ以上の冷却チャンネルが単一パス又は複数パスであってよい。
【０４２１】
１つの態様において、冷却チャンネルの間隔、方向、及び形状は様々のものから選択できる。一定の諸態様において、１つ又は２つ以上の冷却チャンネルの断面形状が、円形、チューブ形、卵形（ovular）、正方形、長方形、三角形、台形、又は多角形である。冷却チャンネルは蛇行状流れ軸又はジグザグ状流れ軸により特徴付けられていてよい。任意により、冷却チャンネルは１つ又は２つ以上の乱気流発生特徴要素（turbulating feature）を有してよく、その例としては、１つ又は２つ以上の窪み、突起、ピンフィン（pin-fin）などが挙げられ、これらを単独で又は組み合わせて使用できる。一定の諸態様において、１つ又は２つ以上の乱気流発生特徴要素はどのような方向を有していてもよい。
【０４２２】
１つの態様において、タービンブレードは１つ又は２つ以上のピンフィン冷却チャンネルを含む。ピンフィンチャンネルは構造的支持を提供するとともに熱伝達を増強してよい。ピンフィンの間隔、方向、形状、及び位置は様々のものから選択できる。
【０４２３】
更なる１つの態様において、１つ又は２つ以上の冷却チャンネルはピン形状を含み、新規なピン形状は以下の特徴を有する：（１）所望の規模と位置で乱流を生成する能力が増大することにより、タービンエアフォイルの対流冷却を改善する；（２）斜立した又は交差したピン（angled or crossing pin）の使用により、局所的構造的剛性を改善する；（３）衝突冷却の方向の制御性能の増大によって衝突冷却の効果が増大し、これにより対流冷却性能を改善する；（４）突出したノズル形状を有する前縁の衝突孔によって、衝突冷却の効果を増大する；（５）チャンネル長さの増大、及び、内部空洞との位置関係により制限されない理想的な出口角度により、フィルム冷却の効果を改善する；（６）メッシュ衝突冷却を採用することで、より均一なエアフォイル壁温度を可能にする；（７）燃焼温度の増大を可能にすることにより、エンジン効率を改善する；（８）タービンブレードボディー温度の減少により、タービンブレードの耐久性を改善する；そして（９）ブレードの局所的剛性を調節してブレードの振動周波数を調整できる能力の増大により、タービンブレードの耐久性を改善する。
【０４２４】
ピンの形状は様々のものから選択できる。１つの態様において、ピンの形状は円形、ダイヤモンド形、又は立方体形である。
【０４２５】
ピンの直径（Ｄｐ）は様々のものから選択できる。１つの態様において、ピンの直径は約１ｎｍ〜約１０ｍであり、より具体的には約５００ｎｍ〜約１ｍであり、より具体的には約１ミクロン〜約１ｃｍであり、より具体的には約５ミクロン〜約５０ｍｍであり、より具体的には約１００ミクロン〜約３ｍｍであり、又はこれら具体的サイズのいかなる組み合わせでもよい。ピンの高さ（Ｈｐ）は様々のものから選択できる。１つの態様において、ピンの高さ（Ｈｐ）は１ｎｍ〜約１ｍであり、より具体的には約５００ｎｍ〜約５００ｍｍであり、より具体的には約１ミクロン〜約１０ｃｍであり、より具体的には約１５０ミクロン〜約３ｍｍであり、又はこれら具体的サイズのいかなる組み合わせでもよい。１つの具体的な態様において、ピンの高さ対直径比が約１．３と約８の間、より具体的には約１／２と約５の間である。
【０４２６】
一定の諸態様において、ピンは配列されて存在する。配列の種類は直線状（in-line）でもよいし、流れ方向に対してジグザグ状（staggered）でもよい。複数の配列のスパン方向（spanwise）の間隔と流れ方向（streamwise）の間隔とは異なっていてもよい。
【０４２７】
１つ又は２つ以上のピンフィンチャンネルがブレードのいずれの部分に位置していてもよい。１つの態様において、ピンフィンチャンネルはブレードの後縁に位置する。１つの具体的な態様において、本明細書に開示されるガスタービンブレードは、後縁空洞の吸込み側壁から圧力側壁に延びて配置されるピンを含む。ピンが壁から壁へ延びる距離は１ｎｍ〜１ｍ、より具体的には５００ｎｍ〜５００ｃｍ、より具体的には５ミクロン〜５００ｍｍ、より具体的には５０ミクロン〜５０ｍｍ、又はこれら具体的サイズのいかなる組み合わせでもよい。
【０４２８】
１つ又は２つ以上のピンの角度は様々のものから選択できる。本明細書に記載されるのは、従来の製造方法のデザイン制限を克服するデザイン先進性であり、従来の製造方法においては、ピンの各配列の方向が直交しなければならない対称面を、モールドの分割線がもたらす。本明細書に開示される成形体においては、ピンの全部又は一部の方向が、モールドの分割線に要求される対称面には限定されない。
【０４２９】
１つの具体的な態様において、本明細書に開示されるタービンブレードは、後縁において１つ又は２つ以上の冷却空洞を含み、該１つ又は２つ以上の冷却空洞は複数の乱気流発生ピンを含み、該乱気流発生ピンは後縁空洞の吸込み側壁と圧力側壁の間に傾斜して配置されている。
【０４３０】
１つ又は２つ以上のピンは角度により特徴付けられていてもよく、角度は、たとえば、−９０度〜９０度の範囲であり、より具体的には−７０度〜７０度の範囲であり、より具体的には−５０度〜５０度の範囲であり、又はこれら具体的角度のいかなる組み合わせでもよい。これらのピン中心線のベクトルはまた、同じ空洞内の他のピンに対して異なる角度にあってもよい。これらの角度は、たとえば、−９０度〜９０度の範囲であり、より具体的には−７０度〜７０度の範囲であり、より具体的には−５０度〜５０度の範囲であり、又はこれら具体的角度のいかなる組み合わせでもよい。
【０４３１】
１つの具体的な態様において、最終成形体（たとえばタービンブレード）は、最適化された振動挙動を通じて改善されたサイクル疲労性能を示す。本明細書に開示されるタービンブレードは、改善された振動挙動を示すことにより、改善された耐疲労性と増大された達成可能な使用寿命サイクル数を示すものであり、振動挙動と疲労との関係においては、空気力学的使用により駆動されるブレード振動の共振周波数が、ブレードの高サイクル疲労を引き起こす。振動挙動は、共振周波数と振動モードの形とにより特徴付けられる。共振周波数はブレードの剛性と形状により駆動され、ブレードの剛性と形状に影響を与えるのは、ブレードの外形、材料、温度、空気力学的負荷、機械的制振、及び回転速度である。よって、ブレードの機械的設計においては、ブレードの共振周波数を増加又は減少させることで、エンジン運転条件により刺激される共振周波数を避けることが含まれる。振動モードの形は、ノードライン（node line）と撓みと変化とによって特徴付けされ、各共振周波数で異なる。これらノードラインの位置は、振動モードの形において特定の共振周波数で撓まない位置を特徴付けし、そして、特定の共振周波数で撓まない位置は、ブレードの振動中の高ひずみ領域を規定する。これら高ひずみ領域の位置はタービンブレード設計において解析され、解析結果に基づき、ブレードの高ひずみ位置がブレードのストレスに弱い部分から離れた位置に来るように機械的設計がなされる。エアフォイルの形状（たとえば壁厚み、エアフォイル厚み、内部壁の位置、エアフォイルの全体的な空気力学的形状、及びピンの位置と量）は、伝統的に、エンジン運転条件で共振周波数を避け、また、振動モードの形を変えて高ひずみ位置がエアフォイルの重要領域に来るのを避けるように調節されている。
【０４３２】
本明細書に開示されるタービンブレードに存在する斜立したピンは、タービンブレードが局所的に１つの方向で曲がり、反対の方向で圧縮される時に、張力がかかる。近傍部分の形状に依存して、これが当該領域の等価剛性を増加または減少させることがあり得、その増加又は減少の割合は約０％〜約７０％、より具体的には約０％〜約５０％、より具体的には約０％〜約２０％、より具体的には約０％〜約５％である。これがブレードの共振周波数を増加または減少させ、その増加又は減少の割合は約０％〜約８４％、より具体的には約０％〜約７０％、より具体的には約０％〜約４４％、より具体的には約０％〜約２２％である。この態様において、ノードラインをブレード全長の一定割合でシフトでき、その割合は約０％〜約２０％、より具体的には約０％〜約１０％、より具体的には約０％〜約７％、より具体的には約０％〜約５％である。ブレードの共振周波数とノードラインの位置を変更できる能力が増加することにより、壁厚み、エアフォイル厚み、内部壁の位置、エアフォイルの形状、及びピンの位置と量の選択の自由度がより大きくなる。これにより、空気力学的形状とピン配列デザインを最適化する自由度がより大きくなる。こうして得られる全体的なエンジン効率の改善の割合は約１％、より具体的には約．１％、より具体的には約．０１％、より具体的には約．００５％である。加えて、自由度の増加により、ブレード故障までの合計時間を改善でき、その改善の割合は約５０％、より具体的には約２０％、より具体的には約１０％、より具体的には約３％である。
【０４３３】
１つの具体的な態様において、タービンブレードは後縁空洞の吸込み側壁から圧力側壁に延びて配置されるピンを有し、該ピンの角度は空洞の中央平面又は隣接するピンと交差する壁に対して直角か又は直角ではない。これらのピンは同じ角度で配置されてもよいし、様々な角度で配置されていてもよい。
【０４３４】
１つの具体的な態様において、後縁空洞の吸込み側壁から圧力側壁に延びて配置されるピンが交差（intersect）する。交差ピン（intersecting pin）は、後縁空洞の吸込み側壁から圧力側壁に延びて配置される交差ピンにより形成される局所構造の剛性を更に増加する。これにより、ブレードの振動挙動を調節する能力をより大きくできる。
【０４３５】
複数のピンが交差していてよく、複数のピンの数は、より具体的には２〜８個、より具体的には２〜５個、より具体的には２〜４個、又はこれら具体的な数のいかなる組み合わせでもよい。これらのピンは各々のピンの長さのいずれの位置で交差していてもよく、たとえば、２個のピンが交差した構造において「Ｖ」形状又は十字形状を形成していてもよい。３個のピンが交差した構造において、３側面を有するピラミッド形状を形成していてもよく、または、中央平面と交差して、互いに結合した２個のピラミッド形状を形成していてもよい。
【０４３６】
この態様において、交差ピンを用いることで、単独のピンを用いる場合に比べて、より広い面積に局所曲げ応力を分散できるので、当該領域の等価剛性を増加でき、増加の割合は約０％〜７０％、より具体的には約０％〜約５０％、より具体的には約０％〜約２０％、又はより具体的には約０％〜約５％である。これによりブレードの共振周波数が増加し、その増加の割合は約０％〜約８４％、より具体的には約０％〜約７０％、より具体的には約０％〜約４４％、より具体的には約０％〜約２２％である。この態様において、ノードラインをブレード全長の一定割合でシフトでき、その割合は約０％〜約２０％、より具体的には約０％〜約１０％、より具体的には約０％〜約７％、又はより具体的には約０％〜約５％である。ブレードの共振周波数とノードラインの位置を変更できる能力が増加することにより、壁厚み、エアフォイル厚み、内部壁の位置、エアフォイルの形状、及びピンの位置と量の選択の自由度がより大きくなる。これにより、空気力学的形状とピン配列デザインを最適化する自由度がより大きくなり、こうして得られる全体的なエンジン効率の改善の割合は約１％、より具体的には約．１％、より具体的には約．０１％、又はより具体的には約．００５％である。加えて、自由度の増加により、ブレード故障までの合計時間を改善でき、その改善の割合は約５０％、より具体的には約２０％、より具体的には約１０％、又はより具体的には約３％である。
【０４３７】
図８は、本明細書に開示されるタービンブレードの１つの態様における斜立したピン（３Ａ）と交差ピン（３Ｂ）を示す。斜立したピン（３Ａ）は後縁空洞の圧力側壁から吸込み側壁に延びて配置される突起である。この態様において、これらのピンは空洞の壁と中央平面との両方に対して角度をなしている。交差ピン（３Ｂ）は後縁空洞の圧力側壁から吸込み側壁に延びて配置される１対の突起であり、互いに交差して十字状構造を形成して１つの態様を示している。これらのピンは、他の態様において、より複雑な構造を形成してよい。
【０４３８】
１つの態様において、内部冷却メカニズムは１つ又は２つ以上のリブ乱気流発生チャンネルであり、すなわち、１つ又は２つ以上の乱気流発生リブを含むチャンネルである。１つの具体的な態様において、リブ乱気流発生チャンネルはガスタービンブレードの翼弦中央部（mid-chord region）に位置する。
【０４３９】
乱気流発生リブのサイズ、形状、間隔、分布、及び方向（角度）は様々のものから選択できる。乱気流発生リブの代表的な、非限定的な形状の例としては以下のものが挙げられる：正方形、二等辺三角形、逆向き直角三角形（reverse right-angle triangular）、直角三角形、直角台形、等脚台形、半円形、扇形、家形（house shaped）、逆向きカット台形（reverse cut-trapezoidal）、カット台形（cut-trapezoidal）、逆向きブーツ形（reverse boot-shaped）、ブーツ形（boot-shaped）、逆向き五角形（reverse pentagonal）、五角形、及び逆向き直角台形（reverse right angle trapezoidal）。１つの具体的な態様において、リブを内部冷却チャンネルの向かい合う壁面の両側に設ける。１つの具体的な態様において、内部冷却チャンネルの向かい合う壁面の１つの側だけがリブを有する。
【０４４０】
一定の諸態様において、リブが冷却チャンネルの隣接する壁（すなわち圧力側壁と吸込み側壁）に存在してもよい。代替的な諸態様において、リブは冷却チャンネルの片方の側だけに存在する。リブの配置は対称的でもよく、また、ずれて非対称であってもよい。
【０４４１】
１つの態様において、リブが流れに対して直角に配置されている。他の１つの態様において、リブは主たる流れに対して斜めに配置されている。１つの具体的な態様において、リブは７５度リブ、６０度リブ、又は４５度リブである。
【０４４２】
１つの具体的な態様において、タービンブレードはリブ−窪み 複合チャンネル（rib-dimpled compound channel）を含む。
【０４４３】
１つの態様において、タービンブレードは１つ又は２つ以上の衝突孔を含む。１つの具体的な態様において、タービンブレードは複数の衝突孔を含む。衝突孔のサイズ、形状、孔の貫入角度と位置は様々なものから選択できる。同様に、複数のフィルム冷却孔の間の間隔は様々なものから選択できる。
【０４４４】
１つの態様において、タービンブレードは１つ又は２つ以上の衝突孔を含み、それらが．０１３インチもの小さいものであり、それらの位置は内部又は外部のいずれでもよい。他の１つの態様において、タービンブレードは複数の角度で斜立した複数の衝突孔を含む。
【０４４５】
１つの具体的な態様において、衝突孔がタービンブレードに選択的に配置され、タービンブレードの各部分に対して標的化された冷却（directed cooling）を行なうことを可能にする。１つ又は２つ以上の衝突孔を、タービンブレードの１つ又は２つ以上の部分に位置させることができる。
【０４４６】
この態様における衝突孔を有するタービンブレードについては、圧力側壁に隣接する空洞への出口が複数の角度で形成され、これにより、衝突流れと衝突位置を設定する自由度を大きくでき、また、理想的な衝突角度が可能となる。この態様において、冷却空気は隣接する空洞から、衝突孔を通じて、エアフォイル壁に隣接する空洞に流入し、エアフォイルの内表面に衝突ジェット（impingement jet）として接触する。冷却空気がエアフォイル壁に衝突することで、対流熱伝達が生じ、（この際、熱伝達速度は衝突部位の中心で最も高くなり、）エアフォイル壁は局所的に各衝突ジェットにより冷却され、壁の局所がその周囲よりも冷却される。
【０４４７】
１つの態様において、圧力側壁に隣接する空洞への出口を有する衝突孔が複数の角度で形成され、これにより、衝突冷却流れの衝突位置を設定する設計自由度を大きくすることができる。
【０４４８】
不均一な温度分布を有するエアフォイル壁については、衝突孔を通じての標的化冷却を可能にすることが有利であり、これにより、局部的高温を持つ領域を、衝突孔から出る標的化した衝突ジェットで冷却できる。伝統的な製造方法は、衝突孔が互いに平行でなければならない、という設計上の制限がある。従来の方法を用いて形成した一定のエアフォイル内部壁形状については、衝突ジェットでの冷却が不可能なエアフォイル壁領域が存在する場合がある。１つの態様において、複数の角度で配置された衝突孔を含むタービンブレードが開示され、これにより、従来技術では衝突冷却が不可能であった壁の高温領域に冷却流を付与するように衝突ジェットを確実に標的化することができる。
【０４４９】
１つの態様において、衝突孔の直径は約１ｎｍ〜約１０ｍであり、より具体的には約５００ｎｍ〜約１ｍであり、より具体的には約１ミクロン〜約１ｃｍであり、より具体的には約５ミクロン〜約５０ｍｍであり、より具体的には約１００ミクロン〜約３ｍｍであり、又はこれら具体的サイズのいかなる組み合わせでもよい。これらの孔の中心線のベクトルは、該孔が貫通する壁に対して同じ角度にあってもよく、異なる角度にあってもよい。これらの角度は、たとえば、約−９０度〜約９０度の範囲であり、より具体的には約−６０度〜約６０度の範囲であり、より具体的には約−３０度〜約３０度の範囲であり、又はこれら具体的角度のいかなる組み合わせでもよい。
【０４５０】
１つの具体的な態様において、突起材料（positive material）で形成された出口を有する衝突孔を含むタービンブレードが開示され、該衝突孔が前縁空洞を隣接する単数又は複数の空洞に接続する。この突起材料は、衝突孔の出口から対向する壁までの距離を減少させる働きがある。この突起材料はまた、衝突孔の出口のガス空気力学的特性と衝突性能とを改善するような形状で形成されている。この態様において、衝突孔の直径は約１ｎｍ〜約１ｍであり、より具体的には約５００ｎｍ〜約５ｃｍであり、より具体的には約５０ミクロン〜約５０ｍｍであり、より具体的には約２００ミクロン〜約５ｍｍであり、又はこれら具体的サイズのいかなる組み合わせでもよい。
【０４５１】
この態様において、孔が貫通している壁から突起材料が突起していてよく、孔が壁を貫通する距離は約０ｎｍ〜約１ｍであり、より具体的には約５００ｎｍ〜約５ｃｍであり、より具体的には約５０ミクロン〜約５０ｍｍであり、より具体的には約２００ミクロン〜約１０ｍｍであり、又はこれら具体的サイズのいかなる組み合わせでもよい。突起の形状は円錐形、テーパーした円錐形、ピラミッド形、又は多角柱形であってよい。孔が貫通する壁に対する孔の角度は約１度〜約９０度の範囲であり、より具体的には約１０度〜約９０度の範囲であり、より具体的には約４０度〜約９０度の範囲であり、より具体的には約７０度〜約９０度の範囲であり、又はこれら具体的角度のいかなる組み合わせでもよい。衝突孔の出口から対向する壁への距離は約１ｎｍ〜約１ｍであり、より具体的には約５００ｎｍ〜約５ｃｍであり、より具体的には約５０ミクロン〜約５０ｍｍであり、より具体的には約２００ミクロン〜約１０ｍｍであり、又はこれら具体的サイズのいかなる組み合わせでもよい。
【０４５２】
１つの具体的な態様において、突起材料で形成されたノズル型出口を有する衝突孔が前縁空洞を隣接する単数又は複数の空洞に接続する。この突起材料は、衝突孔の出口から対向する壁までの距離を減少させる働きがある。この突起材料はまた、衝突孔の出口のガス空気力学的特性と衝突性能とを改善するような形状で形成されている。
【０４５３】
１つの態様において、１つ又は２つ以上の特徴要素が交差孔を含み、より具体的には複数の角度を有する交差孔を含む。
【０４５４】
１つの態様において、内部冷却特徴要素が冷却メッシュであり、冷却メッシュは小さな孔の高密度な配列を含む。図１２はタービンブレードの衝突冷却メッシュの１態様の図を示し、空気流（１２Ｃ）が、小さな孔の高密度な配列を通じて、内部空洞（１２Ａ）から隣接する空洞（１２Ｂ）に流入し、該隣接する空洞（１２Ｂ）は圧力側壁（１２Ｄ）又は吸込み側壁のいずれかに隣接する。
【０４５５】
他の１つの態様において、タービンブレードは多孔性の金属壁を含む。１つの具体的な態様において、本明細書に開示されるタービンブレードの圧力側壁の一部が、確率論的構造を有する局所的な多孔性金属体積を包み込んでおり、該確率論的構造を通じて冷却空気が単一又は複数の入口から供給され、そしてフィルム冷却孔又はチップ孔から排出される。
【０４５６】
他の１つの態様において、１つ又は２つ以上の特徴要素が、外部からの冷却を促進する。
【０４５７】
１つの態様において、外部冷却メカニズムはフィルム冷却であり、フィルム冷却は、ブレードの構造体における複数の小さな孔を通してブレードの内部から外部へ冷却空気をくみ出すことを含む。すると冷却空気の薄層（フィルム）がブレードの外表面に形成されて、主たる流れからの熱伝達が減少する。
【０４５８】
１つの具体的な態様において、湾曲通路のフィルム冷却孔が、内部前縁空洞をタービンブレードの外面に接続する。フィルム冷却孔はフィルム冷却の層をブレードの外面に供給する。この態様において、湾曲したフィルム冷却通路は、改善されたフィルム冷却効果を可能にし、また、フィルム冷却孔の入口と出口の配置の自由度をより大きくできる。
【０４５９】
フィルム冷却通路は、単一曲率半径の１セクションからなるか、又は、複数の曲率半径の複数セクションと複数の直線セクションとの組み合わせからなるスプライン（spline）として定義される仮想上の中心線に従う通路断面によって規定されてよい湾曲を示す。複合中心線スプラインの単独セクションの個々の曲率半径は、無限（直線）〜約１ｎｍほどの小さい値の範囲、より具体的には約１００ｎｍ、より具体的には約１ミクロン、より具体的には約１００ミクロン、より具体的には約２００ミクロン、又はこれらのいかなる組み合わせでもよい。中心線スプラインは曲率半径付き曲線又は直線からなる複数セクションの複合体であってよく、セクションの数は約１〜約１００の範囲、より具体的には約１〜約５０の範囲、より具体的には約１〜約２０の範囲、より具体的には約１〜約１０の範囲、より具体的には約１〜約６の範囲、又はこれらのいかなる組み合わせでもよい。１つの態様において、複合中心線スプラインは２次元であり、単一の仮想平面においてのみ湾曲を示す。他の１つの態様において、複合中心線スプラインは３次元であり、２つの仮想平面において湾曲を示す。通路の断面はフィルム冷却通路の形状を規定するものであり、その形状の例は、正方形、角の丸い正方形、長方形、角の丸い長方形、台形、角の丸い台形、円形、又は卵形（ovular）であり、また、通路の断面は中心線スプラインに沿って複数の断面形状の間を推移してもよい。断面積は約１００平方ｎｍ〜約１平方メートルの範囲、より具体的には約２００平方ｎｍ〜約５０平方センチメートルの範囲、より具体的には約３００平方ｎｍ〜約１平方センチメートルの範囲、より具体的には約５００平方ｎｍ〜約１０平方ｍｍの範囲、またはこれらのいかなる組み合わせでもよい。断面積はフィルム冷却通路の内部入口から拡散形状への移行部にかけて一定でもよく、または、フィルム冷却通路の内部入口から拡散形状への移行部にかけて増加してもよく、後者の増加率は、約８０％もの大きい値、より具体的には約７０％、より具体的には約４５％、又はより具体的には約２０％である。
【０４６０】
フィルム冷却通路は、そのままの形状でエアフォイル壁の外表面を貫通してもよいし、また、拡散形状の出口に推移してエアフォイル壁の外表面を貫通してもよい。フィルム冷却通路の中心線がエアフォイル壁の外表面を貫通する際の角度は約０．０１度〜約９０度の範囲、より具体的には約０．１度〜約５０度の範囲、より具体的には約０．２度〜約４０度の範囲、より具体的には約０．２度〜約２０度の範囲、またはこれらのいかなる組み合わせでもよい。拡散形状の出口の働きにより、フィルム冷却流がエアフォイルの外表面に接触し続ける傾向が増加され、また、フィルム冷却流の形状の幅が広がり１つのフィルム冷却孔がカバーする範囲がより大きくなる。拡散形状は、フィルム冷却孔の出口から扇形に放射状に広がる複数の側壁を有し、該複数の側壁の各々と出口の中心線の間の角度は約０度〜約７０度の範囲、より具体的には約０度〜約５０度の範囲、より具体的には約０度〜約３０度の範囲、より具体的には約０度〜約１５度の範囲、より具体的には約０度〜約１０度の範囲、またはこれらのいかなる組み合わせでもよい。
【０４６１】
１つの具体的な態様において、内壁の一部に孔が高密度で配置されていることによって、多孔性挙動を示し、広い領域に均一で標的化した衝突冷却空気を供給する。衝突冷却は、空気対流冷却方法のうちで熱伝達能力が最も高いものの１つであるが、衝突冷却において最高の熱伝達能力は衝突ジェットの接触領域の中心に存在するため、衝突冷却は高い温度勾配を生じる場合がある。高い温度勾配は、熱によるひずみを生じ、それがタービンブレードの耐久性を減少させる。
【０４６２】
衝突孔のサイズを減少させること及び衝突孔の量を増加することで、衝突接触部位の間の熱勾配を減少できる。したがって、冷却の必要性が中程度である壁の大きな領域については、衝突孔の面積を最小化し、また、衝突孔の量を最大化することが有利である。伝統的な製造技術においては、衝突孔のサイズが約４００ミクロンより大きくなり、また、衝突孔の量が１平方センチ当たり約１００個未満となる、という制限がある。この態様において、直径約１ｎｍ〜約４００ミクロン又はそれ以上の孔の高密度の配置が可能となり、それにより、１平方センチ当たりの孔の個数が約５０〜約１０億、より具体的には約６０〜約１００万、より具体的には約８０〜約５００，０００、より具体的には約１００〜約１００，０００、またはこれらのいかなる組み合わせとなる。各孔は壁の厚み全体を貫通して延びており、壁の厚みは約１ｎｍ〜約１ｍであり、より具体的には約５００ｎｍ〜約５０センチメートルであり、より具体的には約１０ミクロン〜約１０センチメートルであり、より具体的には約２５０ミクロン〜約１５ｍｍであり、又はこれらのいかなる組み合わせでもよい。個々の孔の中心線は内壁の表面に対して一定の角度にあってよく、その角度は約１度〜約９０度の範囲であり、より具体的には約１０度〜約９０度の範囲であり、より具体的には約３０度〜約９０度の範囲であり、より具体的には約６０度〜約９０度の範囲であり、又はこれらのいかなる組み合わせでもよい。
【０４６３】
図９は、本明細書に開示される冷却特徴要素に基づく突起した出口特徴要素（positive exit feature）を有するタービンブレード前縁の衝突孔を示す。この態様において、空気は空洞から入口（９Ａ）と出口（９Ｂ）を通じて流れ、出口（９Ｂ）は内部壁（９Ｄ）と突起した特徴要素（９Ｃ）を貫通して延びている。
【０４６４】
図１０は、本明細書に開示される冷却特徴要素に基づく、圧力側空洞における、タービンブレードの斜立した衝突孔（１０Ａ）を示す。冷却空気は各孔の入口（１０Ｂ）と出口（１０Ｃ）を通じて流れ、その後に圧力側壁（１０Ｄ）の内側に衝突する。この態様において、これらの衝突孔は空洞壁の全部又は一部に沿って配列されており、孔は互いに平行ではない。
【０４６５】
図１１は、本明細書に開示されるタービンブレードの１つの態様を示し、湾曲した入口通路を持つフィルム冷却孔を含む。この態様において、入口通路（１１Ｃ）は円形又は非円形の湾曲を持つ１つの平面（１１Ａ）に沿って湾曲しており、また、他の平面（１１Ｄ）においては直線状である。他の１つの態様において、入口通路は２つの平面（１１Ｃ、１１Ｅ）において湾曲しており、該２つの平面は円形湾曲と非円形湾曲の組み合わせ、又はこれらのいかなる組み合わせ（１１Ｂ）でもよい。冷却空気は入口通路（１１Ｃ、１１Ｅ）から拡張出口（１１Ｇ）へ流れる。この拡張出口（１１Ｇ）は扇形あってよく、それにより、冷却流がエアフォイルの外表面に出る際に、より大きな流れ領域に触れることができる。
【０４６６】
他の１つの態様において、外部冷却メカニズムは蒸散（transpiration）であり、蒸散はタービンブレード中の孔から空気を放出することを含む。他の１つの態様において、外部冷却方法は遮熱コーティング（thermal barrier coating）を含む。
【０４６７】
１つの態様において、最終成形体はタービンノズルである。タービンノズルは、静止ケース又は中間アタッチメントに軸方向に沿って配置取り付けされた１つ又は２つ以上の段に配列されることができ、燃焼から生じる高温ガスを再方向付け及び加速して、後のタービンブレード段階及びノズル段階のために望ましい空気力学的・熱力学的な流れ特性を提供する。
【０４６８】
本願に更に開示されるのは、本明細書に開示される１つ又は２つ以上のタービンブレードを含むガスタービンエンジンである。
【０４６９】
実施例
実施例１：付加的に製造された可溶性コア／シェル モールドの製造
可溶性コア／シェル モールドを、図６に示す形状に合わせてデジタルライトプロジェクションを用いて付加的に製造した。形状はインナーネガティブキャビティー及びそれと結合したアウターシェルキャビティーを含む。
【０４７０】
インナーネガティブキャビティーは以下の寸法を有するセラミックコアの形状を示すものであった。全体高さ：約３インチ；全体幅：約１．２５インチ；全体厚み：約０．４インチ；前縁衝突：０．４０インチ；後縁スロット：０．０２５インチ×０．０１６インチ；乱気流発生部位（turbulator）：０．０２０インチ×０．０２０インチ；乱気流発生ピン：直径０．０３０インチ。アウターシェルキャビティーをインナーネガティブキャビティーに結合した。アウターシェルキャビティーの壁厚みは約０．５０ｍｍ〜１．５ｍｍであった。
【０４７１】
実施例２：複数壁セラミックコアの製造
焼結した複数壁セラミックコア（一体化したチップタイピンとコアタイ（tip tie pins and core ties）を含む）を付加的に製造された可溶性モールドを用いて製造して、図７に示す。このセラミックコアは、超合金タービンブレードの単結晶インベストメント鋳造への使用に好適であった。
【０４７２】
可溶性モールドをセラミック射出成形機に取り付けて、単結晶金属部品の鋳造に好適なセラミック材料を可溶性モールドに射出した。射出の後、モールドを射出成形機から取り外して、水に浸漬し、モールドが完全に溶解してセラミック部品だけが残るまで放置した。具体的には、モールドを浸漬した水をポンプで４時間未満にわたり穏かに撹拌したところモールドが完全に溶解し、溶解中に極小の膨張を示し、その後、グリーン状態セラミックコアが残った。焼結前のセラミックコアは以下の寸法を示した。全体高さ：約３インチ；全体幅：約１．２５インチ；全体厚み：約０．４インチ；前縁衝突：０．４０インチ；後縁スロット：０．０２５インチ×０．０１６インチ；乱気流発生部位（turbulator）：０．２０インチ×０．０２０インチ；乱気流発生ピン：直径０．０３０インチ。焼結後のセラミックコアは以下の近似組成と特性を示した。シリカ、９６．６８％；ジルコニウム、２．４８％；アルミナ、０．８４％。見掛け気孔率（１２００℃で焼結：２８．５％、１５００℃で焼結：２８．５％）；真の気孔率（１２００℃で焼結：２９．７５％、１５００℃で焼結：２８．５％）；プロセス収縮、ダイから焼結後まで（長さ：０．９５％、１２００℃で焼結、翼弦（chord）、１．３５％、プロファイル、１．５０％；自由線収縮、１．２７％）。
【手続補正２】
【補正対象書類名】特許請求の範囲
【補正対象項目名】全文
【補正方法】変更
【補正の内容】
【特許請求の範囲】
【請求項１】
射出成形アセンブリーであって、（ｉ）付加的に製造された可溶性モノリシックポリマーモールド、（ｉｉ）任意により、該付加的に製造された可溶性モノリシックポリマーモールドを包む中間層、及び、（ｉｉｉ）任意により、該中間層を取り囲むアウターシェル、を含む射出成形アセンブリー。
【請求項２】
該付加的に製造された可溶性モノリシックポリマーモールドが、水又は有機溶媒に溶ける、請求項１の射出成形アセンブリー。
【請求項３】
該付加的に製造された可溶性モノリシックポリマーモールドが、溶解時に極小の膨張挙動を示す、請求項１の射出成形アセンブリー。
【請求項４】
該極小の膨張挙動が、約２００％未満、約１５０％未満、約１００％未満、約５０％未満、約２５％未満、及び約２０％未満からなる群より選ばれる量のポリマー体積の増加により特徴付けられる、請求項３の射出成形アセンブリー。
【請求項５】
該付加的に製造された可溶性モノリシックポリマーモールドが、中間成形体の特徴要素を形成するのに適する１つ又は２つ以上の特徴要素を含む、請求項１の射出成形アセンブリー。
【請求項６】
該中間成形体がタービンブレード又はタービンベーンを形成するのに適するセラミックコアであり、該１つ又は２つ以上の特徴要素がサイズにおいて約１０ミクロンと約４００ミクロンとの間にある、請求項５の射出成形アセンブリー。
【請求項７】
該セラミックコアが更に１つ又は２つ以上の可溶性インサート又は溶融性インサートを含む、請求項６の射出成形アセンブリー。
【請求項８】
請求項１の射出成形アセンブリーを用いて製造されるセラミックコア。
【請求項９】
金属製のターボ機械部品を鋳造するために用いるのに適する、請求項８のセラミックコア。
【請求項１０】
該金属製のターボ機械部品がタービンブレード又はタービンベーンである、請求項９のセラミックコア。
【請求項１１】
アルミナ、ヒュームドシリカ、溶融シリカ、ケイ酸ジルコニウム、又はこれらの組み合わせを含む、請求項８のセラミックコア。
【請求項１２】
単一壁のセラミックコア又は複数壁のセラミックコアから選ばれる、請求項８のセラミックコア。
【請求項１３】
該セラミックコアを用いて鋳造される金属製のターボ機械部品の１つ又は２つ以上の冷却特徴要素を形成するのに適する１つ又は２つ以上の特徴要素を含む、請求項８のセラミックコア。
【請求項１４】
請求項８のセラミックコアを用いて製造されるタービンブレード。
【請求項１５】
単結晶超合金を含む、請求項１４のタービンブレード。
【請求項１６】
構造的特徴要素、冷却特徴要素、又はこれらの組み合わせから選ばれる１つ又は２つ以上の特徴要素を含む、請求項１４のタービンブレード。
【請求項１７】
該１つ又は２つ以上の特徴要素がサイズにおいて約５ミクロンと約５００ミクロンとの間のオーダーである、請求項１６のタービンブレード。
【請求項１８】
基体とエアフォイルとを含み、該エアフォイルが該１つ又は２つ以上の特徴要素を含む、請求項１６のタービンブレード。
【請求項１９】
該１つ又は２つ以上の冷却特徴要素がチャンネル、通路、空洞、フローチャンネル、孔、貯蔵所、入口、出口、階層的メッシュ、及びこれらの組み合わせからなる群より選ばれる、請求項１６のタービンブレード。
【請求項２０】
該１つ又は２つ以上の冷却特徴要素が冷却通路、冷却チャンネル及び冷却空洞からなる群より選ばれ、該冷却特徴要素が１つ又は２つ以上の乱気流発生特徴要素を含む、請求項１６のタービンブレード。
【請求項２１】
該１つまたは２つ以上の乱気流発生特徴要素が窪み、ピン、リッジ及びこれらの組み合わせからなる群より選ばれる、請求項１６のタービンブレード。
【請求項２２】
該冷却通路、該冷却チャンネル又は該冷却空洞が１つ又は２つ以上のピン配列の形の複数のピンを有する、請求項２０のタービンブレード。
【請求項２３】
該ピン配列が斜立したピン配列、交差したピン配列、又はこれらの組み合わせから選ばれる、請求項２２のタービンブレード。
【請求項２４】
該冷却特徴要素が、タービンブレードの吸込側壁から圧力側壁に及ぶ後縁空洞であり、該複数のピンの全部または一部が該空洞の中央平面又は壁に垂直でない、請求項２２のタービンブレード。
【請求項２５】
従来のタービンブレードに比べて、該タービンブレードが１つ又は２つ以上の改善された特性を有し、該改善された特性が、改善された耐久性、改善された平均的ブレード冷却効率、メンテナンス頻度の低減、エアフォイル温度の低下、改善された熱転移冷却効率、及びこれらの組み合わせからなる群より選ばれる、請求項１４のタービンブレード。
【請求項２６】
該タービンブレードが従来のタービンブレードに比べて上昇したタービン入口温度を可能にする、請求項１４のタービンブレード。
【請求項２７】
該タービン入口温度の該上昇が、約１．０％より大きい上昇、約２．０％より大きい上昇、約３％より大きい上昇、約４％より大きい上昇、または約５％より大きい上昇、から選ばれる、請求項２６のタービンブレード。
【請求項２８】
該上昇したタービン入口温度が約１７００℃と約２２００℃との間にある、請求項２６のタービンブレード。
【請求項２９】
分離されたセラミックグリーン体を製造するための方法であって、（ｉ）セラミックスラリーを提供し、（ｉｉ）流動性セラミックスラリーを、請求項１の射出成形アセンブリーの付加的に製造された可溶性モノリシックポリマーモールドに射出し、（ｉｉｉ）該セラミックスラリーを放置することにより固化させ、これによりセラミックグリーン体を得、そして（ｉｖ）該ポリマーモールドを溶解液によって溶解し、これにより分離されたセラミックグリーン体を得る、ことを含む方法。
【請求項３０】
該溶解液が水又は有機溶媒から選ばれる、請求項２９の方法。
【請求項３１】
該付加的に製造された可溶性ポリマーモールドが、溶解時に極小の膨張挙動を示す、請求項２９の方法。
【請求項３２】
該極小の膨張が、約２００％未満、約１５０％未満、約１００％未満、約５０％未満、約２５％未満、又は約２０％未満、から選ばれる量のポリマー体積の増加により特徴付けられる、請求項３１の方法。
【請求項３３】
該流動性セラミックスラリーが、（ｉ）固体粒子成分、（ｉｉ）キャリア相成分、（ｉｉｉ）任意により、気孔増加用成分、及び（ｉｖ）任意により、１つ又は２つ以上の添加剤、を含む、請求項２９の方法。
【請求項３４】
（ｖ）分離された該セラミックグリーン体からバインダーを除去し、これによりセラミックブラウン体を得、そして（ｖｉ）該セラミックブラウン体を焼結し、これによりセラミックコアを得る、という工程を更に含む、請求項２９の方法。
【請求項３５】
工程（ｖ）におけるバインダー除去が、溶媒によるバインダー除去、熱によるバインダー除去、又はこれらの組み合わせを含む、請求項３４の方法。
【請求項３６】
セラミックコアを製造するための方法であって、（ｉ）セラミックスラリーを提供し、（ｉｉ）該セラミックスラリーを、請求項１の射出成形アセンブリーの付加的に製造された可溶性モノリシックポリマーモールドに射出し、（ｉｉｉ）該セラミックスラリーを放置することにより固化させ、これによりセラミックグリーン体を得、（ｉｖ）該ポリマーモールドを溶解液によって溶解し、これにより分離されたセラミックグリーン体を得、（ｖ）分離された該セラミックグリーン体を更に加工し、これによりセラミックコアを得る、ことを含む方法。
【請求項３７】
工程（ｖ）における更なる加工が、分離された該セラミックグリーン体からバインダーを除去し、これにより分離されたセラミックブラウン体を得、該セラミックブラウン体を焼結し、これによりセラミックコアを得ることを含む、請求項３６の方法。
【請求項３８】
該バインダー除去が、溶媒によるバインダー除去、熱によるバインダー除去、又はこれらの組み合わせを含む、請求項３７の方法。
【請求項３９】
該溶解液が水又は有機溶媒から選ばれる、請求項３６の方法。
【請求項４０】
該付加的に製造された可溶性モノリシックポリマーモールドが、溶解時に極小の膨張挙動を示す、請求項３６の方法。
【請求項４１】
該極小の膨張が、約２００％未満、約１５０％未満、約１００％未満、約５０％未満、約２５％未満、又は約２０％未満、から選ばれる量のポリマー体積の増加により特徴付けられる、請求項４０の方法。
【請求項４２】
該方法が従来のインベストメント鋳造法の１つ又は２つ以上の工程を省くことができ、該工程がコア／ダイ アセンブリー、ワックス−オーバーモールディング、セラミック シェリング、又はこれらの組み合わせから選ばれる、請求項２９又は３６の方法。
【請求項４３】
複数回反復され、約７０％より大きい収率によって特徴付けられる、請求項２９又は３６の方法。
【請求項４４】
タービンエアフォイルを製造するための方法であって、（ｉ）請求項８のセラミックコアを提供し、（ｉｉ）溶融した金属を、該セラミックコアを含むアセンブリーに導入し、（ｉｉｉ）該溶融した金属を放置することにより冷却し、そして（ｉｖ）該セラミックコアを除去する、ことを含む方法。
【国際調査報告】
2021531171.tif 000017
2021531171.tif 000018
2021531171.tif 000019
2021531171.tif 000020